(57)【特許請求の範囲】
【請求項１】
（Ａ）下記一般式（Ｉ）、（II）、（III）、（IVa）、（IVｂ）、（VI）、（IX）、（XIa）、（XIII）または（XIVb）で示される遷移金属化合物と、
（Ｂ）マグネシウムのハロゲン化合物、マンガンのハロゲン化合物から選ばれる少なくとも１種の、ＣｄＣｌ2型またはＣｄＩ2型の層状結晶構造を有するイオン結合性化合物およびケイ素、リン、チタン、ゲルマニウム、ヒ素または錫から選ばれる原子と、バナジウム、ニオブ、モリブデンおよびタングステンから選ばれる１種または２種以上の原子とを含むヘテロポリ化合物から選ばれた少なくとも１種のルイス酸と（Ｃ）アルコールとを炭化水素溶媒中で接触させて錯体を形成させ液状状態とし、次いで（Ｄ）トリアルキルアルミニウム、アルケニルアルミニウム、ジアルキルアルミニウムハライド、アルキルアルミニウムセスキハライド、アルキルアルミニウムジハライド、アルキルアルミニウムハイドライド、アルキルアルミニウムアルコキシドから選ばれる上記（Ｃ）アルコールと反応して該（Ｃ）アルコールを上記化合物（Ａ）に対して不活性化しうる不活性化化合物とを接触させることにより得られる析出物と
からなることを特徴とするオレフィン重合用触媒；
【化１】
0003994015.tif 000162
（式（Ｉ）中、Ｍ1は周期表第４、５族から選ばれる遷移金属原子を示し、
ｋは１〜２の整数を示し、
ｍは、１〜２の整数を示し、
Ａは酸素原子を示し、
Ｄは、置換基−Ｒ7を有する炭素原子を示し、
Ｒ1〜Ｒ5、Ｒ7は、互いに同一でも異なっていてもよく、水素原子、ハロゲン原子、炭化水素基またはヘテロ原子がＮであるヘテロ環式化合物残基を示し、これらのうちの２個以上が互いに連結して環を形成していてもよく、また、ｍが２以上の場合には、Ｒ1同士、Ｒ2同士、Ｒ3同士、Ｒ4同士、Ｒ5同士、Ｒ7同士は互いに同一でも異なっていてもよく、またいずれか一つの配位子に含まれるＲ1と、他の配位子に含まれるＲ1とで結合基または単結合を形成してもよく、またＲ1に含まれるヘテロ原子はＭ1に配位または結合していてもよく、
ｎは、Ｍ1の価数を満たす数であり、
Ｘ1は、水素原子、ハロゲン原子、酸素原子または炭化水素基を示し、ｎが２以上の場合には、Ｘ1で示される複数の基は互いに同一でも異なっていてもよく、またＸ1で示される複数の基は互いに結合して環を形成してもよい。）
【化２】
0003994015.tif 000163
（式（II）中、Ｍ2は周期表第５族から選ばれる遷移金属原子を示し、
ｋ'は１〜２の整数を示し、
ｍ'は、１〜２の整数を示し、
Ｇは、酸素原子を示し、
Ｅは、それぞれがＮの結合する−Ｒ13および−Ｒ14、または＝Ｃ(Ｒ15)Ｒ16を示し、
Ｒ8〜Ｒ11、Ｒ13〜Ｒ16は、互いに同一でも異なっていてもよく、水素原子、ハロゲン原子または炭化水素基を示し、これらのうちの２個以上が互いに連結して環を形成していてもよく（但し、Ｒ8とＲ13またはＲ8とＲ14が連結して芳香環を形成するものは除く）、また、ｍ'が２以上のときは、Ｒ8同士、Ｒ9同士、Ｒ10同士、Ｒ11同士、Ｒ13同士、Ｒ14同士、Ｒ15同士、Ｒ16同士は互いに同一でも異なっていてもよく、
ｎは、Ｍ2の価数を満たす数であり、
Ｘ2は、水素原子、ハロゲン原子、酸素原子または炭化水素基を示し、ｎが２以上の場合には、Ｘ2で示される複数の基は互いに同一でも異なっていてもよく、またＸ2で示される複数の基は互いに結合して環を形成してもよい。）
【化３】
0003994015.tif 000164
（式（III）中、Ｍ3は周期表第５族から選ばれる遷移金属原子を示し、
ｋ''は１〜２の整数を示し、
ｍ''は、１〜２の整数を示し、
Ｊは、置換基−Ｒ18を有する炭素原子を示し、
Ｔは、窒素原子を示し、
Ｌは、置換基−Ｒ19を有する炭素原子を示し、
Ｑは、置換基−Ｒ20を有する炭素原子を示し、
Ｒは、置換基−Ｒ21を有する炭素原子を示し、
Ｒ17〜Ｒ21は、互いに同一でも異なっていてもよく、水素原子、ハロゲン原子または炭化水素基を示し、これらのうちの２個以上が互いに連結して環を形成していてもよく、ｍ''が２以上の場合には、Ｒ17同士、Ｒ18同士、Ｒ19同士、Ｒ20同士、Ｒ21同士は互いに同一でも異なっていてもよく、
ｎは、Ｍ3の価数を満たす数であり、
Ｘ3は、水素原子、ハロゲン原子、酸素原子または炭化水素基を示し、ｎが２以上の場合には、Ｘ3で示される複数の基は互いに同一でも異なっていてもよく、またＸ3で示される複数の基は互いに結合して環を形成してもよい。）
【化４】
0003994015.tif 000165
（式（IVa）中、Ｍは周期表第５族から選ばれる遷移金属原子を示し、
Ｒ1〜Ｒ6は、互いに同一でも異なっていてもよく、水素原子、ハロゲン原子または炭化水素基を示し、これらのうちの２個以上が互いに連結して芳香族環、脂肪族環またはヘテロ原子を含む炭化水素環を形成していてもよく、これらの環はさらに置換基を有していてもよく、
ｎはＭの価数を満たす数であり、
Ｘは、水素原子、ハロゲン原子または炭化水素基を示し、ｎが２以上の場合には、Ｘで示される複数の基は互いに同一でも異なっていてもよく、またＸで示される複数の基は互いに結合して環を形成してもよい。）
【化５】
0003994015.tif 000166
（式（IVｂ）中、Ｍは周期表第８族から選ばれる遷移金属原子を示し、
Ｒ1〜Ｒ6は、互いに同一でも異なっていてもよく、水素原子、ハロゲン原子または炭化水素基を示し、これらのうちの２個以上が互いに連結して芳香族環、脂肪族環またはヘテロ原子を含む炭化水素環を形成していてもよく、これらの環はさらに置換基を有していてもよく、
ｎはＭの価数を満たす数であり、
Ｘは、水素原子、ハロゲン原子または炭化水素基を示し、ｎが２以上の場合には、Ｘで示される複数の基は互いに同一でも異なっていてもよく、またＸで示される複数の基は互いに結合して環を形成してもよい。）
【化６】
0003994015.tif 000167
（式（VI）中、Ｍは周期表第５族の遷移金属原子を示し、
Ｒ1〜Ｒ10は、互いに同一でも異なっていてもよく、水素原子、炭化水素基またはハロゲン化炭化水素基を示し、Ｒ1〜Ｒ10で表される基は、それぞれが互いに連結して環を形成していてもよく、
ｎはＭの価数を満たす数であり、
Ｘは水素原子、ハロゲン原子、酸素原子、炭化水素基またはハロゲン化炭化水素基を示し、ｎが２以上の場合には、Ｘで示される複数の基は互いに同一であっても異なっていてもよく、
Ｙは窒素原子を示す。）
【化７】
0003994015.tif 000168
（式（IX）中、Ｍは周期表第５族から選ばれる遷移金属原子を示し、
ＲおよびＲ'は、互いに同一でも異なっていてもよく、水素原子、炭化水素基またはハロゲン化炭化水素基を示し、
ｍは、０〜２の整数を示し、
ｎは、１〜３の整数を示し、
Ａは、炭素原子を示し、
Ｅは、炭素、水素および酸素から選ばれる少なくとも１種の元素を有する置換基であり、Ｅで示される基が複数存在する場合には、Ｅで示される複数の基は、互いに同一でも異なっていてもよく、またＥで示される２個以上の基が互いに連結して環を形成していてもよく、
ｐは、Ｍの価数を満たす数であり、
Ｘは、水素原子、ハロゲン原子、酸素原子、炭化水素基またはハロゲン化炭化水素基を示し、ｐが２以上の場合には、Ｘで示される複数の基は、互いに同一でも異なっていてもよい。）
【化８】
0003994015.tif 000169
（式（XIa）中、Ｍは周期表第４、５族から選ばれる遷移金属原子を示し、
ＡおよびＡ'は互いに同一でも異なっていてもよく、炭化水素基またはハロゲン化炭化水素であり、
Ｄは、存在しても存在していなくてもよく、存在する場合はＡとＡ'を架橋する基を示し、イオウ原子であり、ＡとＡ’は直接結合していてもよく、
ｎは、Ｍの価数を満たす数であり、
Ｘは、水素原子、ハロゲン原子、炭化水素基またはハロゲン化炭化水素基から選ばれ、ｎが２以上の場合には、Ｘで示される複数の基は互いに同一でも異なっていてもよく、またＸで示される複数の基は互いに結合して環を形成してもよい。）
【化９】
0003994015.tif 000170
（式（XIII）中、Ｍは周期表第５族の遷移金属化合物を示し、
ｍは１〜３の整数を示し、
Ｒは互いに同一でも異なっていてもよく、それぞれ水素原子、炭化水素基またはハロゲン化炭化水素基を示し、これらのうち２個以上が互いに連結して環を形成していてもよく、
ｎはＭの価数を満たす数であり、
Ｘは、水素原子、ハロゲン原子、酸素原子、炭化水素基またはハロゲン化炭化水素基を示し、ｎが２以上の場合は、Ｘで示される複数の基は互いに同一でも異なっていてもよく、またＸで示される複数の基は互いに結合して環を形成してもよく、
Ｙは存在してもしていなくてもよく、存在する場合は周期表第１５、１６族の原子である。）
【化１０】
0003994015.tif 000171
（式（XIVb）中、Ｍは周期表第１０族の遷移金属原子を示し、
Ｒ1〜Ｒ4は、互いに同一でも異なっていてもよく、炭化水素基またはハロゲン化炭化水素基を示し、Ｒ1〜Ｒ4で表される基は、これらのうちの２個以上が互いに連結して環を形成していてもよく、
ｎは、Ｍの価数を満たす数であり、
Ｘは、水素原子、ハロゲン原子、炭化水素基またはハロゲン化炭化水素基から選ばれ、ｎが２以上の場合には、Ｘで示される複数の基は互いに同一であっても、異なっていてもよい。）
【請求項２】
請求項１に記載のオレフィン重合用触媒、および必要に応じて（Ｅ）有機アルミニウム化合物の存在下にオレフィンを単独重合または共重合させることを特徴とするオレフィン重合体の製造方法。
【請求項３】
（Ａ）請求項１に記載の一般式（Ｉ）、（II）、（III）、（IVa）、（IVｂ）、（VI）、（IX）、（XIa）、（XIII）または（XIVb）で示される遷移金属化合物と、
（ｂ−３）シリコノモリブデン酸、シリコノタングステン酸、リンモリブデン酸、ゲルマノモリブデン酸、リンタングステン酸、ゲルマノタングステン酸、リンモリブドバナジン酸、リンタングストバナジンン酸、ゲルマノタングストバナジンン酸、リンモリブドタングストバナジン酸、ゲルマノモリブドタングストバナジン酸、リンモリブドタングステン酸、リンモリブドニオブ酸の有機塩から選ばれるヘテロポリ化合物と、
（Ｅ）有機アルミニウム化合物と
を接触させることにより得られることを特徴とするオレフィン重合用触媒。
【請求項４】
請求項２に記載のオレフィン重合用触媒の存在下にオレフィンを単独重合または共重合させることを特徴とするオレフィン重合体の製造方法。
【発明の詳細な説明】
【０００１】
【発明の技術分野】
本発明は、オレフィン重合用触媒および該オレフィン重合用触媒を用いるオレフィン重合体の製造方法に関し、さらに詳しくは、従来オレフィン重合触媒成分として用いられてきた有機アルミニウムオキシ化合物または有機ホウ素化合物を含まないオレフィン重合触媒および該オレフィン重合触媒を用いるオレフィン重合体の製造方法に関するものである。
【０００２】
【発明の技術的背景】
近年、例えば以下の文献に代表されるようにＢ、Ｎ、Ｏ、Ｐ、ＳおよびＳｅからなる群より選ばれる１種以上の原子を２つ以上含む遷移金属化合物またはランタノイド化合物が高いオレフィン重合活性を示す触媒として注目されている。
1） Brookhart et al.,J.Am.Chem.Soc.,117,6414（1995）.
2） Brookhart et al.,J.Am.Chem.Soc.,118,267（1996）.
3） Brookhart et al.,J.Am.Chem.Soc.,118,11664（1996）.
4） Brookhart et al.,J.Am.Chem.Soc.,120,4049（1998）.
5） Gibson et al.,Chem.Commun.,849（1998）.
6） McConville et al.,Macromolecules,29,5241（1996）.
7） Jordan et al.,Organometallics,16,3282（1997）.
8） Collins et al.,Organometallics,18,2731（1999）.
9） Eisen et al.,Organometallics,17,3155（1998）.
10） Eisen et al.,J.Am.Chem.Soc.,120,8640（1998）.
11） Jordan et al.,J.Am.Chem.Soc.,119,8125（1997）.
12） Hakala et al.,Macromol.Rapid Commun.18,635-638（1997）.
しかしながら現在公知の方法では、これらの触媒は高価な有機アルミニウムオキシ化合物または有機ホウ素化合物と組み合わせて用いなければ高いオレフィン重合活性を示すことができない。また、高価な有機アルミニウムオキシ化合物または有機ホウ素化合物と組み合わせて高いオレフィン重合活性を発現させた場合でもその活性は短時間しか持続しないので、例えば３０分間以上という通常の工業生産で採用されているような長時間の重合においては高い活性でのオレフィン重合を継続することはできない。
【０００３】
このため、高価な有機アルミニウムオキシ化合物または有機ホウ素化合物と組み合わせて用いなくても高いオレフィン重合活性を発現すること、さらには、例えば３０分間以上というような通常の工業生産で採用されている長時間の重合においても高い活性を持続することが可能な触媒が望まれている。
【０００４】
【発明の目的】
本発明は、上記のような技術的背景に鑑みてなされたものであって、高価な有機アルミニウムオキシ化合物または有機ホウ素化合物と組み合わせて用いなくても高いオレフィン重合活性を示し、かつ長時間の重合においても高い活性を持続することが可能な触媒およびこのような触媒を用いるオレフィン重合体の製造方法を提供することを目的としている。
【０００５】
【発明の概要】
本発明に係るオレフィン重合触媒は、
（Ａ）ホウ素、窒素、酸素、リン、イオウおよびセレンからなる群より選ばれる原子を２つ以上含む遷移金属化合物またはランタノイド化合物
（Ｂ）ルイス酸
（Ｃ）酸素含有化合物または窒素含有化合物
および
（Ｄ）上記（Ｃ）酸素含有化合物または窒素含有化合物と反応して該（Ｃ）酸素含有化合物または窒素含有化合物を上記化合物（Ａ）に対して不活性化しうる不活性化化合物
から得られることを特徴としている。
【０００９】
このようなオレフィン重合触媒としては、例えば
上記（Ａ）遷移金属化合物またはランタノイド化合物と、（Ｂ）ルイス酸と、（Ｃ）酸素含有化合物または窒素含有化合物と、（Ｄ）不活性化化合物との接触物であって、（Ａ）遷移金属化合物またはランタノイド化合物と（Ｃ）酸素含有化合物または窒素含有化合物とを接触させる前に、（Ｃ）酸素含有化合物または窒素含有化合物と（Ｄ）不活性化化合物とを接触させて得られたもの、
（Ａ）ホウ素、窒素、酸素、リン、イオウおよびセレンからなる群より選ばれる原子を２つ以上含む遷移金属化合物またはランタノイド化合物、
および
（Ｂ）ルイス酸と、（Ｃ）酸素含有化合物または窒素含有化合物と、（Ｄ）不活性化化合物との接触物
からなるものがある。
【００１０】
上記（Ｂ）ルイス酸としては、例えば下記（b-1）ないし（b-4）
（b-1）ＣｄＣｌ2型またはＣｄＩ2型の層状結晶構造を有するイオン結合性化合物
（b-2）粘土・粘土鉱物またはイオン交換性層状化合物
（b-3）ヘテロポリ化合物
（b-4）ハロゲン化ランタノイド化合物
から選ばれた少なくとも１種が挙げられる。
【００１１】
上記ルイス酸（Ｂ）として具体的には、例えばマグネシウムのハロゲン化合物、マンガンのハロゲン化合物、鉄のハロゲン化合物、コバルトのハロゲン化合物およびニッケルのハロゲン化合物から選ばれる少なくとも１種のハロゲン化合物が挙げられる。
このような（Ｂ）ルイス酸は、液状物から析出されたものであることが好ましい。
【００１２】
上記（Ｄ）不活性化化合物としては、例えば有機アルミニウム化合物、ハロゲン化チタン化合物およびハロゲン化シラン化合物から選ばれる少なくとも１種の化合物が挙げられる。
本発明に係るオレフィン重合体の製造方法は、上記いずれかのオレフィン重合触媒、および必要に応じて（Ｅ）有機アルミニウム化合物の存在下にオレフィンを単独重合または共重合させることを特徴としている。
【００１３】
このようなオレフィン重合触媒およびオレフィン重合体の製造方法は、高いオレフィン重合活性を示し、かつ、長時間の重合においても高い活性を持続することが可能である。
【００１４】
【発明の具体的な説明】
以下、本発明に係るオレフィン重合触媒およびこの触媒を用いたオレフィン重合体の製造方法について具体的に説明する。
なお、本明細書において「重合」という語は、単独重合だけでなく、共重合をも包含した意味で用いられることがあり、「重合体」という語は、単独重合体だけでなく、共重合体をも包含した意味で用いられることがある。
【００１５】
オレフィン重合用触媒
本発明に係るオレフィン重合触媒は、
（Ａ）ホウ素、窒素、酸素、リン、イオウおよびセレンからなる群より選ばれる原子を２つ以上含む遷移金属化合物またはランタノイド化合物
および
（Ｂ）ルイス酸
を含んでいる。
【００１６】
本発明の他の態様に係るオレフィン重合触媒は、
（Ａ）ホウ素、窒素、酸素、リン、イオウおよびセレンからなる群より選ばれる原子を２つ以上含む遷移金属化合物またはランタノイド化合物
（Ｂ）ルイス酸
および
（Ｃ）酸素含有化合物または窒素含有化合物
を含んでいる。
【００１７】
また本発明の他の態様に係るオレフィン重合触媒は、
（Ａ）ホウ素、窒素、酸素、リン、イオウおよびセレンからなる群より選ばれる原子を２つ以上含む遷移金属化合物またはランタノイド化合物、
（Ｂ）ルイス酸、
（Ｃ）酸素含有化合物または窒素含有化合物
および
（Ｄ）上記（Ｃ）酸素含有化合物または窒素含有化合物と反応して該（Ｃ）酸素含有化合物または窒素含有化合物を上記化合物（Ａ）に対して不活性化しうる不活性化化合物
とから得られる。
【００１８】
まず、本発明に係るオレフィン重合触媒を形成する各触媒成分について説明する。
（Ａ）ホウ素、窒素、酸素、リン、イオウおよびセレンからなる群より選ばれる原子を２つ以上含む遷移金属化合物またはランタノイド化合物
本発明で用いられる（Ａ）ホウ素、窒素、酸素、リン、イオウおよびセレンからなる群より選ばれる原子を２つ以上含む遷移金属化合物またはランタノイド化合物としては、例えば下記化合物（a-1）ないし（a-27）などが挙げられる。これらの遷移金属化合物またはランタノイド化合物は１種単独でまたは２種以上組み合わせて用いることができる。
【００１９】
化合物（a-1）
本発明では（Ａ）成分として、下記一般式（Ｉ）〜（III）で表される化合物（a-1）を用いることができる。
【００２０】
【化３０】
0003994015.tif 000002
【００２１】
（なお、ここでＮ……Ｍ1、Ｎ……Ｍ2およびＮ……Ｍ3は、一般的には配位していることを示すが、本発明においては配位していてもしていなくてもよい。）
式（Ｉ）中のＭ1、式（II）中のＭ2および式（II）中のＭ3は互いに同一でも異なっていてもよく、周期表第３〜１１族から選ばれる遷移金属原子（第３族にはランタノイドも含まれる。）を示し、好ましくは第３〜６族および第８〜１０族の遷移金属原子であり、より好ましくは第４族、第５族または第６族の遷移金属原子であり、特に好ましくは第４族または第５族の金属原子である。具体的には、スカンジウム、チタン、ジルコニウム、ハフニウム、バナジウム、ニオブ、タンタル、コバルト、ロジウム、イットリウム、クロム、モリブデン、タングステン、マンガン、レニウム、鉄、ルテニウム、ニッケル、パラジウムなどであり、好ましくはスカンジウム、チタン、ジルコニウム、ハフニウム、バナジウム、ニオブ、タンタル、鉄、コバルト、ロジウム、ニッケル、パラジウムなどであり、より好ましくは、チタン、ジルコニウム、ハフニウム、バナジウム、ニオブ、タンタル、クロム、モリブデンなどであり、特に好ましくはチタン、ジルコニウム、ハフニウム、バナジウム、ニオブ、タンタルである。
【００２２】
式（Ｉ）中のｍ、式（II）中のｍ’および式（III）中のｍ''は互いに同一でも異なっていてもよく、１〜６の整数であり、好ましくは１〜４の整数であり、より好ましくは１〜３の整数であり、特に好ましくは１〜２の整数である。
式（Ｉ）中のｋ、式（II）中のｋ’および式（III）中のｋ''は互いに同一でも異なっていてもよく、１〜６の整数であり、好ましくは１〜４の整数であり、より好ましくは１〜３の整数であり、特に好ましくは１〜２の整数である。
【００２３】
式（Ｉ）中のＡは酸素原子、イオウ原子、セレン原子、または置換基−Ｒ6を有する窒素原子（−Ｎ(Ｒ6)−）を示し、好ましくは酸素原子または窒素原子である。
式（Ｉ）中のＤは窒素原子、リン原子、または置換基−Ｒ7を有する炭素原子（−Ｃ(Ｒ7)−）を示し、好ましくは置換基−Ｒ7を有する炭素原子である。
【００２４】
式（Ｉ）中のＲ1〜Ｒ7は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよい。
【００２５】
式（II）中のＧは酸素原子、イオウ原子、セレン原子、または、置換基−Ｒ12を有する窒素原子（−Ｎ(Ｒ12)−）を示し、好ましくは酸素原子である。
式（II）中のＥはいずれもＮに結合する−Ｒ13および−Ｒ14、または＝Ｃ(Ｒ15)Ｒ16を示す。
式（II）中のＲ8〜Ｒ16は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基、またはスズ含有基を示し、これらのうちの２個以上が互いに連結して環を形成していてもよい。
【００２６】
式（III）中のＪは窒素原子、リン原子、または置換基−Ｒ18を有する炭素原子（−Ｃ（Ｒ18）＝）を示し、好ましくは置換基−Ｒ18を有する炭素原子である。
式（III）中のＴは窒素原子またはリン原子を示し、好ましくは窒素原子である。
【００２７】
式（III）中のＬは窒素原子、リン原子、または置換基−Ｒ19を有する炭素原子（−Ｃ（Ｒ19）＝）を示し、好ましくは置換基−Ｒ19を有する炭素原子である。
式（III）中のＱは、窒素原子、リン原子、または置換基−Ｒ20を有する炭素原子（−Ｃ（Ｒ20）＝）を示し、好ましくは置換基−Ｒ20を有する炭素原子である
式（III）中のＲは、窒素原子、リン原子、または置換基−Ｒ21を有する炭素原子（−Ｃ（Ｒ21）＝）を示し、好ましくは置換基−Ｒ21を有する炭素原子である
式（III）中のＲ17〜Ｒ21は、互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基、またはスズ含有基を示し、これらのうちの２個以上が互いに連結して環を形成していてもよい。
【００２８】
式（Ｉ）においてｍが２以上の場合には、Ｒ1同士、Ｒ2同士、Ｒ3同士、Ｒ4同士、Ｒ5同士、Ｒ6同士、Ｒ7同士は、互いに同一でも異なっていてもよい。また、ｍが２以上の場合にはＲ1〜Ｒ7で示される基のうち２個の基が連結されていてもよい。
式（II）においてｍ’が２以上の場合にはＲ8同士、Ｒ9同士、Ｒ10同士、Ｒ11同士、Ｒ12同士、Ｒ13同士、Ｒ14同士、Ｒ15同士、Ｒ16同士は、互いに同一でも異なっていてもよい。またｍ’が２以上の場合には、Ｒ8〜Ｒ16で示される基のうち２個の基が連結されていてもよい。
【００２９】
式（III）においてｍ''が２以上の場合にはＲ17同士、Ｒ18同士、Ｒ19同士、Ｒ20同士、Ｒ21同士は、互いに同一でも異なっていてもよい。またｍ''が２以上の場合にはＲ17〜Ｒ21で示される基のうち２個の基が連結されていてもよい。
式（Ｉ）中のＲ1〜Ｒ7、式（II）中のＲ8〜Ｒ16、式（III）中のＲ17〜Ｒ21が示すハロゲン原子としては、フッ素、塩素、臭素、ヨウ素が挙げられる。
【００３０】
式（Ｉ）中のＲ1〜Ｒ7、式（II）中のＲ8〜Ｒ16、式（III）中のＲ17〜Ｒ21が示す炭化水素基として具体的には、メチル、エチル、n-プロピル、イソプロピル、n-ブチル、イソブチル、sec-ブチル、tert-ブチル、ネオペンチル、n-ヘキシルなどの炭素原子数が１〜３０、好ましくは１〜２０の直鎖状または分岐状のアルキル基；
ビニル、アリル、イソプロペニルなどの炭素原子数が２〜３０、好ましくは２〜２０の直鎖状または分岐状のアルケニル基；
エチニル、プロパルギルなど炭素原子数が２〜３０、好ましくは２〜２０の直鎖状または分岐状のアルキニル基；
シクロプロピル、シクロブチル、シクロペンチル、シクロヘキシル、アダマンチルなどの炭素原子数が３〜３０、好ましくは３〜２０の環状飽和炭化水素基；シクロペンタジエニル、インデニル、フルオレニルなどの炭素原子数５〜３０の環状不飽和炭化水素基；
フェニル、ベンジル、ナフチル、ビフェニリル、ターフェニリル、フェナントリル、アントリルなどの炭素原子数が６〜３０、好ましくは６〜２０のアリール基；
メチルフェニル、イソプロピルフェニル、t-ブチルフェニル、ジメチルフェニル、ジイソプロピルフェニル、ジ-t-ブチルフェニル、トリメチルフェニル、トリイソプロピルフェニル、トリ-t-ブチルフェニルなどのアルキル置換アリール基などが挙げられる。
【００３１】
上記炭化水素基は、水素原子がハロゲンで置換されていてもよく、例えば、トリフルオロメチル、ペンタフルオロフェニル、クロロフェニルなどの炭素原子数１〜３０、好ましくは１〜２０のハロゲン化炭化水素基が挙げられる。
また、上記炭化水素基は、他の炭化水素基で置換されていてもよく、例えばベンジル、クミルなどのアリール基置換アルキル基などが挙げられる。
【００３２】
さらにまた上記炭化水素基は、ヘテロ環式化合物残基；アルコキシ基、アリーロキシ基、エステル基、エーテル基、アシル基、カルボキシル基、カルボナート基、ヒドロキシ基、ペルオキシ基、カルボン酸無水物基などの酸素含有基；アミノ基、イミノ基、アミド基、イミド基、ヒドラジノ基、ヒドラゾノ基、ニトロ基、ニトロソ基、シアノ基、イソシアノ基、シアン酸エステル基、アミジノ基、ジアゾ基、アミノ基がアンモニウム塩となったものなどの窒素含有基；ボランジイル基、ボラントリイル基、ジボラニル基などのホウ素含有基；メルカプト基、チオエステル基、ジチオエステル基、アルキルチオ基、アリールチオ基、チオアシル基、チオエーテル基、チオシアン酸エステル基、イソチオシアン酸エステル基、スルホンエステル基、スルホンアミド基、チオカルボキシル基、ジチオカルボキシル基、スルホ基、スルホニル基、スルフィニル基、スルフェニル基などのイオウ含有基；ホスフィド基、ホスホリル基、チオホスホリル基、ホスファト基などのリン含有基、ケイ素含有基、ゲルマニウム含有基、またはスズ含有基などで置換されていてもよい。
【００３３】
このように炭化水素基は、酸素含有基、窒素含有基、ホウ素含有基、イオウ含有基、リン含有基、ケイ素含有基、ゲルマニウム含有基、スズ含有基などで置換されていてもよいが、この場合、酸素含有基などの置換基は、その基を特徴づける原子団が、式（Ｉ）のＮまたはＤ中の炭素原子、式（II）のＥ中の炭素原子、式（III）のＪ、Ｌ、Ｑ、ＴまたはＲ中の炭素原子に直接結合しないことが望ましい。
【００３４】
これらのうち、特に、メチル、エチル、n-プロピル、イソプロピル、n-ブチル、イソブチル、sec-ブチル、t-ブチル、ネオペンチル、n-ヘキシルなどの炭素原子数１〜３０、好ましくは１〜２０の直鎖状または分岐状のアルキル基；フェニル、ナフチル、ビフェニリル、ターフェニリル、フェナントリル、アントリルなどの炭素原子数６〜３０、好ましくは６〜２０のアリール基；これらのアリール基にハロゲン原子、炭素原子数１〜３０、好ましくは１〜２０のアルキル基またはアルコキシ基、炭素原子数６〜３０、好ましくは６〜２０のアリール基またはアリーロキシ基などの置換基が１〜５個置換した置換アリール基などが好ましい。
【００３５】
Ｒ1〜Ｒ7は、これらのうちの２個以上の基、好ましくは隣接する基が互いに連結して環を形成することもでき、Ｒ8〜Ｒ16は、これらのうちの２個以上の基、好ましくは隣接する基が互いに連結して環を形成することもでき、Ｒ17〜Ｒ21は、これらのうちの２個以上の基、好ましくは隣接する基が互いに連結して環を形成することもできる。このような環としては、例えばベンゼン環、ナフタレン環、アセナフテン環、インデン環などの縮環基、および上記縮環基上の水素原子がメチル、エチル、プロピル、ブチルなどのアルキル基で置換された基などが挙げられる。
【００３６】
式（Ｉ）中のＲ1〜Ｒ7、式（II）中のＲ8〜Ｒ16、式（III）中のＲ17〜Ｒ21が示す酸素含有基は、基中に酸素原子を１〜５個含有する基であり、下記ヘテロ環化合物残基は含まれない。また、窒素原子、イオウ原子、リン原子、ハロゲン原子またはケイ素原子を含み、かつこれらの原子と酸素原子とが直接結合している基も酸素含有基には含まれない。酸素含有基として具体的には、例えばアルコキシ基、アリーロキシ基、エステル基、エーテル基、アシル基、カルボキシル基、カルボナート基、ヒドロキシ基、ペルオキシ基、カルボン酸無水物基などが挙げられ、アルコキシ基、アリーロキシ基、アセトキシ基、カルボニル基、ヒドロキシ基などが好ましい。なお酸素含有基が炭素原子を含む場合は、炭素原子数が１〜３０、好ましくは１〜２０の範囲にあることが望ましい。
【００３７】
式（Ｉ）中のＲ1〜Ｒ7、式（II）中のＲ8〜Ｒ16、式（III）中のＲ17〜Ｒ21が示す窒素含有基は、基中に窒素原子を１〜５個含有する基であり、下記ヘテロ環化合物残基は含まれない。窒素含有基として具体的には、例えばアミノ基、イミノ基、アミド基、イミド基、ヒドラジノ基、ヒドラゾノ基、ニトロ基、ニトロソ基、シアノ基、イソシアノ基、シアン酸エステル基、アミジノ基、ジアゾ基、アミノ基がアンモニウム塩となったものなどが挙げられ、アミノ基、イミノ基、アミド基、イミド基、ニトロ基、シアノ基が好ましい。なお、窒素含有基が炭素原子を含む場合は、炭素原子数が１〜３０、好ましくは１〜２０の範囲にあることが望ましい。
【００３８】
式（Ｉ）中のＲ1〜Ｒ7、式（II）中のＲ8〜Ｒ16、式（III）中のＲ17〜Ｒ21が示すホウ素含有基は、基中に１〜５個のホウ素原子を含む基であり、下記ヘテロ環化合物残基は含まれない。ホウ素含有基として具体的には、例えばボランジイル基、ボラントリイル基、ジボラニル基などのホウ素含有基が挙げられ、炭素原子数が１〜３０、好ましくは１〜２０の炭化水素基が１〜２個置換したボリル基または１〜３個置換したボレート基が好ましい。炭化水素基が２個以上置換している場合には、各炭化水素は同一でも異なっていてもよい。
【００３９】
式（Ｉ）中のＲ1〜Ｒ7、式（II）中のＲ8〜Ｒ16、式（III）中のＲ17〜Ｒ21が示すイオウ含有基は、基中にイオウ原子を１〜５個含有する基であり、下記ヘテロ環化合物残基は含まれない。イオウ含有基として具体的には、例えばメルカプト基、チオエステル基、ジチオエステル基、アルキルチオ基、アリールチオ基、チオアシル基、チオエーテル基、チオシアン酸エステル基、イソチオシアン酸エステル基、スルホンエステル基、スルホンアミド基、チオカルボキシル基、ジチオカルボキシル基、スルホ基、スルホニル基、スルフィニル基、スルフェニル基、スルフォネート基、スルフィネート基などが挙げられ、スルフォネート基、スルフィネート基、アルキルチオ基、アリールチオ基が好ましい。なおイオウ含有基が炭素原子を含む場合は、炭素原子数が１〜３０、好ましくは１〜２０の範囲にあることが望ましい。
【００４０】
式（Ｉ）中のＲ1〜Ｒ7、式（II）中のＲ8〜Ｒ16、式（III）中のＲ17〜Ｒ21が示すリン含有基は、基中に１〜５のリン原子を含有する基であり、下記ヘテロ環化合物残基は含まれない。リン含有基として具体的には、例えばホスフィノ基、ホスホリル基、ホスホチオイル基、ホスホノ基などが挙げられる。
式（Ｉ）中のＲ1〜Ｒ7、式（II）中のＲ8〜Ｒ16、式（III）中のＲ17〜Ｒ21が示すヘテロ環式化合物残基は、基の中にヘテロ原子を１〜５個含む環状の基であり、ヘテロ原子としてはＯ、Ｎ、Ｓ、Ｐ、Ｂなどが挙げられる。環としては例えば４〜７員環の単環および多環、好ましくは５〜６員環の単環および多環が挙げられる。具体的には、例えばピロール、ピリジン、ピリミジン、キノリン、トリアジンなどの含窒素化合物の残基；フラン、ピランなどの含酸素化合物の残基；チオフェンなどの含イオウ化合物の残基など、およびこれらの残基に、炭素原子数が１〜３０、好ましくは１〜２０のアルキル基、炭素原子数が１〜３０、好ましくは１〜２０のアルコキシ基などの置換基がさらに置換した基などが挙げられる。
【００４１】
式（Ｉ）中のＲ1〜Ｒ7、式（II）中のＲ8〜Ｒ16、式（III）中のＲ17〜Ｒ21が示すケイ素含有基は、基中に１〜５のケイ素原子を含有する基であり、例えば炭化水素置換シリル基などのシリル基、炭化水素置換シロキシ基などのシロキシ基が挙げられる。具体的には、メチルシリル、ジメチルシリル、トリメチルシリル、エチルシリル、ジエチルシリル、トリエチルシリル、ジフェニルメチルシリル、トリフェニルシリル、ジメチルフェニルシリル、ジメチル-t-ブチルシリル、ジメチル（ペンタフルオロフェニル）シリルなどが挙げられる。これらの中では、メチルシリル、ジメチルシリル、トリメチルシリル、エチルシリル、ジエチルシリル、トリエチルシリル、ジメチルフェニルシリル、トリフェニルシリルなどが好ましく、特にトリメチルシリル、トリエチルシリル、トリフェニルシリル、ジメチルフェニルシリルが好ましい。炭化水素置換シロキシ基として具体的には、トリメチルシロキシなどが挙げられる。なおケイ素含有基が炭素原子を含む場合は、炭素原子数が１〜３０、好ましくは１〜２０の範囲にあることが望ましい。
【００４２】
式（Ｉ）中のＲ1〜Ｒ7、式（II）中のＲ8〜Ｒ16、式（III）中のＲ17〜Ｒ21が示すゲルマニウム含有基およびスズ含有基としては、上記ケイ素含有基のケイ素をゲルマニウムおよびスズに置換したものが挙げられる。
次に上記で説明した式（Ｉ）中のＲ1〜Ｒ7、式（II）中のＲ8〜Ｒ16、式（III）中のＲ17〜Ｒ21の例について、より具体的に説明する。
【００４３】
酸素含有基のうち、アルコキシ基としては、メトキシ、エトキシ、n-プロポキシ、イソプロポキシ、n-ブトキシ、イソブトキシ、tert-ブトキシなどが、アリーロキシ基としては、フェノキシ、2,6-ジメチルフェノキシ、2,4,6-トリメチルフェノキシなどが、アシル基としては、ホルミル、アセチル、ベンゾイル、p-クロロベンゾイル、p-メトキシベンソイルなどが、エステル基としては、アセチルオキシ、ベンゾイルオキシ、メトキシカルボニル、フェノキシカルボニル、p-クロロフェノキシカルボニルなどが好ましく例示される。
【００４４】
窒素含有基のうち、アミノ基としては、メチルアミノ、ジメチルアミノ、ジエチルアミノ、ジプロピルアミノ、ジブチルアミノ、ジシクロヘキシルアミノなどのアルキルアミノ基；フェニルアミノ、ジフェニルアミノ、ジトリルアミノ、ジナフチルアミノ、メチルフェニルアミノなどのアリールアミノ基またはアルキルアリールアミノ基などが、イミノ基としては、メチルイミノ、エチルイミノ、プロピルイミノ、ブチルイミノ、フェニルイミノなどが、アミド基としては、アセトアミド、N-メチルアセトアミド、N-メチルベンズアミドなどが、イミド基としては、アセトイミド、ベンズイミドなどが好ましく例示される。
【００４５】
イオウ含有基のうち、アルキルチオ基としては、メチルチオ、エチルチオなどが、アリールチオ基としては、フェニルチオ、メチルフェニルチオ、ナルチルチオなどが、チオエステル基としては、アセチルチオ、ベンゾイルチオ、メチルチオカルボニル、フェニルチオカルボニルなどが、スルホンエステル基としては、スルホン酸メチル、スルホン酸エチル、スルホン酸フェニルなどが、スルホンアミド基としては、フェニルスルホンアミド、N-メチルスルホンアミド、N-メチル-p-トルエンスルホンアミドなどが好ましく挙げられる。
【００４６】
スルフォネート基としては、メチルスルフォネート、トリフルオロメタンスルフォネート、フェニルスルフォネート、ベンジルスルフォネート、p-トルエンスルフォネート、トリメチルベンゼンスルフォネート、トリイソブチルベンゼンスルフォネート、p-クロルベンゼンスルフォネート、ペンタフルオロベンゼンスルフォネートなどが、スルフィネート基としてはメチルスルフィネート、フェニルスルフィネート、ベンジルスルフィネート、p-トルエンスルフィネート、トリメチルベンゼンスルフィネート、ペンタフルオロベンゼンスルフィネートなどが挙げられる。
【００４７】
リン含有基のうち、ホスフィノ基としては、ジメチルフォスフィノ、ジフェニルフォスフィノなどが挙げられ、ホスホリル基としては、メチルホスホリル、イソプロピルホスホリル、フェニルホスホリルなどが挙げられ、ホスホチオイル基としては、メチルホスホチオイル、イソプロピルホスホチオイル、フェニルホスホチオイルなどが挙げられ、ホスホノ基としては、リン酸ジメチル、リン酸ジイソプロピル、リン酸ジフェニルなどのリン酸エステル基、リン酸基などが挙げられる。
【００４８】
式（Ｉ）中のｎは、Ｍ1の価数を満たす数であり、具体的には０〜５、好ましくは０〜４、より好ましくは０〜３の整数である。
式（II）中のｎは、Ｍ2の価数を満たす数であり、具体的には０〜５、好ましくは０〜４、より好ましくは０〜３の整数である。
式（III）中のｎは、Ｍ3の価数を満たす数であり、具体的には０〜５、好ましくは０〜４、より好ましくは０〜３の整数である。
【００４９】
なお、式（Ｉ）中のＸ1が酸素原子以外の原子または基である場合には、ｎは、好ましくは１〜４、より好ましくは１〜３の整数である。
式（II）中のＸ2が酸素原子以外の原子または基である場合には、ｎは、好ましくは１〜４、より好ましくは１〜３の整数である。
式（III）中のＸ3が酸素原子以外の原子または基である場合には、ｎは、好ましくは１〜４、より好ましくは１〜３の整数である。
【００５０】
式（Ｉ）において、Ｘ1は水素原子、ハロゲン原子、酸素原子、炭化水素基、酸素含有基、窒素含有基、ホウ素含有基、イオウ含有基、リン含有基、ハロゲン含有基、ヘテロ環式化合物残基、ケイ素含有基、アルミニウム含有基、ゲルマニウム含有基またはスズ含有基より任意に選ばれる原子または基を示し、
式（II）において、Ｘ2は水素原子、ハロゲン原子、酸素原子、炭化水素基、酸素含有基、窒素含有基、ホウ素含有基、イオウ含有基、リン含有基、ハロゲン含有基、ヘテロ環式化合物残基、ケイ素含有基、アルミニウム含有基、ゲルマニウム含有基またはスズ含有基より任意に選ばれる原子または基を示し、
式（III）において、Ｘ3は水素原子、ハロゲン原子、酸素原子、炭化水素基、酸素含有基、窒素含有基、ホウ素含有基、イオウ含有基、リン含有基、ハロゲン含有基、ヘテロ環式化合物残基、ケイ素含有基、アルミニウム含有基、ゲルマニウム含有基またはスズ含有基より任意に選ばれる原子または基を示す。
【００５１】
なお式（Ｉ）においてｎが２以上の場合には、Ｘ1で示される複数の基は互いに同一であっても異なっていてもよく、式（II）においてｎが２以上の場合には、Ｘ2で示される複数の基は互いに同一であっても異なっていてもよく、式（III）においてｎが２以上の場合には、Ｘ3で示される複数の基は互いに同一であっても異なっていてもよい。
【００５２】
また式（Ｉ）においてｎが２以上の場合には、Ｘ1で示される複数の基は互いに結合して環を形成していてもよく、式（II）においてｎが２以上の場合には、Ｘ2で示される複数の基は互いに結合して環を形成していてもよく、式（III）においてｎが２以上の場合には、Ｘ3で示される複数の基は互いに結合して環を形成していてもよい。
【００５３】
式（Ｉ）中のＸ1、式（II）中のＸ2、式（III）中のＸ3が示すハロゲン原子としては、フッ素、塩素、臭素、ヨウ素が挙げられる。
式（Ｉ）中のＸ1、式（II）中のＸ2、式（III）中のＸ3が示す炭化水素基としては、上記式（Ｉ）中のＲ1〜Ｒ7で例示したものと同様のものが挙げられる。具体的には、メチル、エチル、プロピル、ブチル、ヘキシル、オクチル、ノニル、ドデシル、アイコシルなどのアルキル基；シクロペンチル、シクロヘキシル、ノルボルニル、アダマンチルなどの炭素原子数が３〜３０のシクロアルキル基；ビニル、プロペニル、シクロヘキセニルなどのアルケニル基；ベンジル、フェニルエチル、フェニルプロピルなどのアリールアルキル基；フェニル、トリル、ジメチルフェニル、トリメチルフェニル、エチルフェニル、プロピルフェニル、ビフェニリル、ナフチル、メチルナフチル、アントリル、フェナントリルなどのアリール基などが挙げられる。また、この炭化水素基には、ハロゲン化炭化水素、具体的には炭素原子数１〜２０の炭化水素基の少なくとも一つの水素がハロゲンに置換した基も含まれる。
【００５４】
これらのうち、炭素原子数が１〜２０のものが好ましい。
式（Ｉ）中のＸ1、式（II）中のＸ2、式（III）中のＸ3が示す酸素含有基としては、上記Ｒ1〜Ｒ21で例示したものと同様のものが挙げられ、具体的には、ヒドロキシ基；メトキシ、エトキシ、プロポキシ、ブトキシなどのアルコキシ基；フェノキシ、メチルフェノキシ、ジメチルフェノキシ、ナフトキシなどのアリーロキシ基；フェニルメトキシ、フェニルエトキシなどのアリールアルコキシ基；アセトキシ基；カルボニル基などが挙げられる。
【００５５】
式（Ｉ）中のＸ1、式（II）中のＸ2、式（III）中のＸ3が示す窒素含有基として具体的には、上記Ｒ1〜Ｒ21で例示したものと同様のものが挙げられ、具体的には、アミノ基；メチルアミノ、ジメチルアミノ、ジエチルアミノ、ジプロピルアミノ、ジブチルアミノ、ジシクロヘキシルアミノなどのアルキルアミノ基；フェニルアミノ、ジフェニルアミノ、ジトリルアミノ、ジナフチルアミノ、メチルフェニルアミノなどのアリールアミノ基またはアルキルアリールアミノ基などが挙げられる。
【００５６】
式（Ｉ）中のＸ1、式（II）中のＸ2、式（III）中のＸ3が示すホウ素含有基として具体的には、ＢＲ4（Ｒは水素、アルキル基、置換基を有してもよいアリール基、ハロゲン原子などを示す）が挙げられる。
式（Ｉ）中のＸ1、式（II）中のＸ2、式（III）中のＸ3が示すイオウ含有基としては、上記Ｒ1〜Ｒ21で例示したものと同様のものが挙げられ、具体的には、メチルスルフォネート、トリフルオロメタンスルフォネート、フェニルスルフォネート、ベンジルスルフォネート、p-トルエンスルフォネート、トリメチルベンゼンスルフォネート、トリイソブチルベンゼンスルフォネート、p-クロルベンゼンスルフォネート、ペンタフルオロベンゼンスルフォネートなどのスルフォネート基；メチルスルフィネート、フェニルスルフィネート、ベンジルスルフィネート、p-トルエンスルフィネート、トリメチルベンゼンスルフィネート、ペンタフルオロベンゼンスルフィネートなどのスルフィネート基；アルキルチオ基；アリールチオ基などが挙げられる。
【００５７】
式（Ｉ）中のＸ1、式（II）中のＸ2、式（III）中のＸ3が示すリン含有基として具体的には、トリメチルホスフィン、トリブチルホスフィン、トリシクロヘキシルホスフィンなどのトリアルキルホスフィン基；トリフェニルホスフィン、トリトリルホスフィンなどのトリアリールホスフィン基；メチルホスファイト、エチルホスファイト、フェニルホスファイトなどのホスファイト基（ホスフィド基）；ホスホン酸基；ホスフィン酸基などが挙げられる。
【００５８】
式（Ｉ）中のＸ1、式（II）中のＸ2、式（III）中のＸ3が示すハロゲン含有基として具体的には、ＰＦ6、ＢＦ4などのフッ素含有基、ＣｌＯ4、ＳｂＣｌ6などの塩素含有基、ＩＯ4などのヨウ素含有基が挙げられる。
式（Ｉ）中のＸ1、式（II）中のＸ2、式（III）中のＸ3が示すヘテロ環式化合物残基としては、上記Ｒ1〜Ｒ21で例示したものと同様のものが挙げられる。
【００５９】
式（Ｉ）中のＸ1、式（II）中のＸ2、式（III）中のＸ3が示すケイ素含有基として具体的には、上記Ｒ1〜Ｒ21で例示したものと同様のものが挙げられ、具体的には、フェニルシリル、ジフェニルシリル、トリメチルシリル、トリエチルシリル、トリプロピルシリル、トリシクロヘキシルシリル、トリフェニルシリル、メチルジフェニルシリル、トリトリルシリル、トリナフチルシリルなどの炭化水素置換シリル基；トリメチルシリルエーテルなどの炭化水素置換シリルエーテル基；トリメチルシリルメチルなどのケイ素置換アルキル基；トリメチルシリルフェニルなどのケイ素置換アリール基などが挙げられる。
【００６０】
式（Ｉ）中のＸ1、式（II）中のＸ2、式（III）中のＸ3が示すアルミニウム含有基として具体的には、ＡｌＲ4（Ｒは水素、アルキル基、置換基を有してもよいアリール基、ハロゲン原子などを示す）が挙げられる。
式（Ｉ）中のＸ1、式（II）中のＸ2、式（III）中のＸ3が示すゲルマニウム含有基として具体的には、上記Ｒ1〜Ｒ21で例示したものと同様のものが挙げられる。
【００６１】
式（Ｉ）中のＸ1、式（II）中のＸ2、式（III）中のＸ3が示すスズ含有基として具体的には、上記Ｒ1〜Ｒ21で例示したものと同様のものが挙げられる。
以下に、上記一般式（Ｉ）、（II）または（III）で表される遷移金属化合物の具体的な例を示す。
なお、下記具体例においてＭは遷移金属原子であり、例えばＳｃ（III）、Ｔｉ（III）、Ｔｉ（IV）、Ｚｒ（III）、Ｚｒ（IV）、Ｈｆ（IV）、Ｖ（III）、Ｖ（IV）、Ｖ（Ｖ）、Ｎｂ（Ｖ）、Ｔａ（Ｖ）、Ｆｅ（II）、Ｆｅ（III）、Ｃｏ（II）、Ｃｏ（III）、Ｒｈ（II）、Ｒｈ（III）、Ｒｈ（IV）、Ｃｒ（III）、Ｎｉ（II）、Ｐｄ（II）を示す。これらのなかでは、Ｔｉ（IV）、Ｚｒ（IV）、Ｈｆ（IV）、Ｖ（III）、Ｖ（IV）、Ｖ（Ｖ）、Ｎｂ（Ｖ）、Ｔａ（Ｖ）が好ましく、特にＴｉ（IV）、Ｚｒ（IV）、Ｈｆ（IV）が好ましい。
【００６２】
また下記具体例においてＸは、例えばＣｌ、Ｂｒなどのハロゲン、または酸素原子、またはメチルなどのアルキル基を示す。また、Ｘが複数ある場合は、これらは同じであっても、異なっていてもよい。
ｎは金属Ｍの価数により決定される。例えば、２種のモノアニオン種が金属に結合している場合、２価金属ではｎ＝０、３価金属ではｎ＝１、４価金属ではｎ＝２、５価金属ではｎ＝３になり、例えば金属がＶ（III）の場合はｎ＝１であり、Ｔｉ（IV）、Ｚｒ（IV）、Ｖ（IV）の場合はｎ＝２であり、Ｖ（Ｖ）の場合はｎ＝３であり、例えば、１種のモノアニオン種が金属に結合し、かつ１つの酸素原子が二重結合を介して金属に結合している場合、３価金属ではｎ＝０、４価金属ではｎ＝１、５価金属ではｎ＝２になり、例えば金属がＶ（III）の場合はｎ＝０であり、Ｔｉ（IV）またはＺｒ（IV）またはＶ（IV）の場合はｎ＝１であり、Ｖ（Ｖ）の場合はｎ＝２であり、例えば、２種のモノアニオン種が金属に結合し、かつ１つの酸素原子が二重結合を介して金属に結合している場合、４価金属ではｎ＝０、５価金属ではｎ＝１になり、例えば金属がＴｉ（IV）またはＺｒ（IV）またはＶ（IV）の場合はｎ＝０であり、Ｖ（Ｖ）の場合はｎ＝１であり、例えば１種のモノアニオン種が金属に結合し、かつ１つの酸素原子が単結合を介して金属に結合している場合、２価金属ではｎ＝０、３価金属ではｎ＝１、４価金属ではｎ＝２、５価金属ではｎ＝３になり、例えば金属がＶ（III）の場合はｎ＝１であり、Ｔｉ（IV）またはＺｒ（IV）またはＶ（IV）の場合はｎ＝２であり、Ｖ（Ｖ）の場合はｎ＝３である。
【００６３】
以下に、上記一般式（Ｉ）、（II）または（III）で表される遷移金属化合物の具体的な例を示す。
【００６４】
【化３１】
0003994015.tif 000003
【００６５】
【化３２】
0003994015.tif 000004
【００６６】
【化３３】
0003994015.tif 000005
【００６７】
【化３４】
0003994015.tif 000006
【００６８】
【化３５】
0003994015.tif 000007
【００６９】
【化３６】
0003994015.tif 000008
【００７０】
【化３７】
0003994015.tif 000009
【００７１】
【化３８】
0003994015.tif 000010
【００７２】
【化３９】
0003994015.tif 000011
【００７３】
【化４０】
0003994015.tif 000012
【００７４】
【化４１】
0003994015.tif 000013
【００７５】
【化４２】
0003994015.tif 000014
【００７６】
【化４３】
0003994015.tif 000015
【００７７】
【化４４】
0003994015.tif 000016
【００７８】
【化４５】
0003994015.tif 000017
【００７９】
【化４６】
0003994015.tif 000018
【００８０】
【化４７】
0003994015.tif 000019
【００８１】
【化４８】
0003994015.tif 000020
【００８２】
【化４９】
0003994015.tif 000021
【００８３】
【化５０】
0003994015.tif 000022
【００８４】
【化５１】
0003994015.tif 000023
【００８５】
【化５２】
0003994015.tif 000024
【００８６】
【化５３】
0003994015.tif 000025
【００８７】
【化５４】
0003994015.tif 000026
【００８８】
【化５５】
0003994015.tif 000027
【００８９】
【化５６】
0003994015.tif 000028
【００９０】
【化５７】
0003994015.tif 000029
【００９１】
【化５８】
0003994015.tif 000030
【００９２】
【化５９】
0003994015.tif 000031
【００９３】
【化６０】
0003994015.tif 000032
【００９４】
【化６１】
0003994015.tif 000033
【００９５】
【化６２】
0003994015.tif 000034
【００９６】
【化６３】
0003994015.tif 000035
【００９７】
【化６４】
0003994015.tif 000036
【００９８】
【化６５】
0003994015.tif 000037
【００９９】
【化６６】
0003994015.tif 000038
【０１００】
【化６７】
0003994015.tif 000039
【０１０１】
【化６８】
0003994015.tif 000040
【０１０２】
【化６９】
0003994015.tif 000041
【０１０３】
【化７０】
0003994015.tif 000042
【０１０４】
【化７１】
0003994015.tif 000043
【０１０５】
【化７２】
0003994015.tif 000044
【０１０６】
【化７３】
0003994015.tif 000045
【０１０７】
【化７４】
0003994015.tif 000046
【０１０８】
【化７５】
0003994015.tif 000047
【０１０９】
【化７６】
0003994015.tif 000048
【０１１０】
【化７７】
0003994015.tif 000049
【０１１１】
【化７８】
0003994015.tif 000050
【０１１２】
【化７９】
0003994015.tif 000051
【０１１３】
【化８０】
0003994015.tif 000052
【０１１４】
【化８１】
0003994015.tif 000053
【０１１５】
【化８２】
0003994015.tif 000054
【０１１６】
【化８３】
0003994015.tif 000055
【０１１７】
【化８４】
0003994015.tif 000056
【０１１８】
【化８５】
0003994015.tif 000057
【０１１９】
【化８６】
0003994015.tif 000058
【０１２０】
【化８７】
0003994015.tif 000059
【０１２１】
【化８８】
0003994015.tif 000060
【０１２２】
【化８９】
0003994015.tif 000061
【０１２３】
【化９０】
0003994015.tif 000062
【０１２４】
【化９１】
0003994015.tif 000063
【０１２５】
【化９２】
0003994015.tif 000064
【０１２６】
【化９３】
0003994015.tif 000065
【０１２７】
【化９４】
0003994015.tif 000066
【０１２８】
【化９５】
0003994015.tif 000067
【０１２９】
【化９６】
0003994015.tif 000068
【０１３０】
【化９７】
0003994015.tif 000069
【０１３１】
【化９８】
0003994015.tif 000070
【０１３２】
【化９９】
0003994015.tif 000071
【０１３３】
【化１００】
0003994015.tif 000072
【０１３４】
【化１０１】
0003994015.tif 000073
【０１３５】
【化１０２】
0003994015.tif 000074
【０１３６】
【化１０３】
0003994015.tif 000075
【０１３７】
なお上記化合物の例示中、Ｍｅはメチル基、Ｅｔはエチル基、iＰｒはイソプロピル基、tＢｕはt-ブチル基、Ｐｈはフェニル基、Ａｄａは1-アダマンチル基を示す。
化合物（a-2）
本発明では（Ａ）成分として、下記一般式（IVa）で表される化合物（a-2）を用いることができる。
【０１３８】
【化１０４】
0003994015.tif 000076
【０１３９】
式（IVa）中、Ｍは周期表第３〜７族から選ばれる遷移金属原子を示し、好ましくは第４、５族から選ばれる遷移金属原子を示す。具体的には、チタン、ジルコニウム、ハフニウム、バナジウム、ニオブ、タンタルなどが挙げられ、好ましくはチタン、ジルコニウム、バナジウムである。
式（IVa）中、Ｒ1〜Ｒ6は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して芳香族環、脂肪族環または窒素原子、イオウ原子、酸素原子などのヘテロ原子を含む炭化水素環などの環を形成していてもよい。このうちＲ5およびＲ6は、炭化水素基であることが好ましく、アルキル基置換アリール基であることがより好ましい。
【０１４０】
式（IVa）中のＲ1〜Ｒ6が示すハロゲン原子、炭化水素基としては、上記式（Ｉ）中のＲ1〜Ｒ7として例示したものと同様のハロゲン原子、炭化水素基が挙げられる。
式（IVa）中のＲ1〜Ｒ6が示す炭化水素基は、酸素含有基、窒素含有基、ホウ素含有基、イオウ含有基、リン含有基、ケイ素含有基、ゲルマニウム含有基、スズ含有基などで置換されていてもよいが、この場合、酸素含有基などの置換基は、その基を特徴づける原子団が、式（IVa）のＮに直接結合しないことが望ましい。
【０１４１】
これらのうち、特に、メチル、エチル、n-プロピル、イソプロピル、n-ブチル、イソブチル、sec-ブチル、t-ブチル、ネオペンチル、n-ヘキシルなどの炭素原子数１〜３０、好ましくは１〜２０の直鎖状または分岐状のアルキル基；フェニル、ナフチル、ビフェニリル、ターフェニリル、フェナントリル、アントリルなどの炭素原子数６〜３０、好ましくは６〜２０のアリール基；これらのアリール基にハロゲン原子、炭素原子数１〜３０、好ましくは１〜２０のアルキル基またはアルコキシ基、炭素原子数６〜３０、好ましくは６〜２０のアリール基またはアリーロキシ基などの置換基が１〜５個置換した置換アリール基などが好ましい。
【０１４２】
式（IVa）中のＲ1〜Ｒ6は、これらのうちの２個以上の基、好ましくは隣接する基が互いに連結して芳香族環、脂肪族環または窒素原子、イオウ原子、酸素原子などを含む炭化水素環を形成していてもよく、これらの環はさらに置換基を有していてもよく、特にＲ3とＲ4は連結して芳香族環を形成することが好ましい。
式（IVa）中のＲ1〜Ｒ6が示す酸素含有基、窒素含有基、ホウ素含有基、イオウ含有基、リン含有基、ヘテロ環式化合物残基、ケイ素含有基、ゲルマニウム含有基およびスズ含有基としては、上記式（Ｉ）中のＲ1〜Ｒ7として例示したものと同様の基が挙げられる。
【０１４３】
また式（IVa）中のＲ1〜Ｒ6のより具体的な例としては、上記式（Ｉ）中のＲ1〜Ｒ7のより具体的な例として示したものと同様の基が挙げられる。
式（IVa）中、ｎはＭの価数を満たす数を示し、具体的には１〜５、好ましくは１〜４、より好ましくは１〜３の整数である。
式（IVa）中、Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示す。
【０１４４】
式（IVa）中のＸが示す、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基およびスズ含有基としては、上記式（Ｉ）中のＸ1として例示したものと同様の原子または基が挙げられる。
【０１４５】
これらのうち炭化水素基としては、炭素原子数が１〜２０のものが好ましい。
なお、ｎが２以上の場合は、Ｘで示される複数の基は互いに同一でも異なっていてもよく、またＸで示される複数の基は互いに結合して環を形成してもよい。
上記一般式（IVa）で表される化合物（a-2）は、下記一般式（IVa'）で表される化合物であることが好ましい。
【０１４６】
【化１０５】
0003994015.tif 000077
【０１４７】
式（IVa'）中、Ｍは周期表第４、５族から選ばれる遷移金属原子を示し、具体的にはチタン、ジルコニウム、バナジウム、ニオブ、タンタルが挙げられる。
式（IVa'）中、Ｒ7〜Ｒ13は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよい。このうちＲ12およびＲ13は、炭化水素基であることが好ましく、o-アルキル基置換アリール基であることがより好ましい。
【０１４８】
式（IVa'）中、Ｒ7〜Ｒ13が示すハロゲン原子、炭化水素基としては、上記一般式（Ｉ）中のＲ1〜Ｒ7と同様の原子または基が挙げられる。
炭化水素基は、酸素含有基、窒素含有基、ホウ素含有基、イオウ含有基、リン含有基、ケイ素含有基、ゲルマニウム含有基、スズ含有基などで置換されていてもよいが、この場合、酸素含有基などの置換基は、その基を特徴づける原子団が、式（IVa'）のＮに直接結合しないことが望ましい
式（IVa'）中、Ｒ7〜Ｒ13が示す酸素含有基、窒素含有基、ホウ素含有基、イオウ含有基、リン含有基、ヘテロ環式化合物残基、ケイ素含有基、ゲルマニウム含有基およびスズ含有基としては、上記一般式（Ｉ）中のＲ1〜Ｒ7と同様の基が挙げられる。
【０１４９】
また式（IVa'）中のＲ7〜Ｒ13のより具体的な例としては、上記式（Ｉ）中のＲ1〜Ｒ7のより具体的な例として示したものと同様の基が挙げられる。
式（IVa'）中、ｎはＭの価数を満たす数であり、具体的には１〜５、好ましくは１〜４、より好ましくは１〜３の整数である。
式（IVa'）中、Ｘは、水素原子、ハロゲン原子、炭化水素基、酸素含有基、イオウ含有基、窒素含有基、ホウ素含有基、リン含有基、ハロゲン含有基、ヘテロ環式化合物残基、アルミニウム含有基、ケイ素含有基、ゲルマニウム含有基またはスズ含有基を示す。
【０１５０】
式（IVa'）中のＸが示す、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基およびスズ含有基としては、上記式（Ｉ）中のＸ1として例示したものと同様の原子または基が挙げられる。
【０１５１】
なお、ｎが２以上の場合は、Ｘで示される複数の基は互いに同一でも異なっていてもよく、またＸで示される複数の基は互いに結合して環を形成してもよい。
以下に、上記一般式（IVa）で表される化合物の具体例を示す。
【０１５２】
【化１０６】
0003994015.tif 000078
【０１５３】
なお、上記例示中、ｉＰｒはイソプロピル基を、ｔＢｕはｔ-ブチル基を、Ｐｈはフェニル基を示す。
化合物（a-3）
本発明では（Ａ）成分として、下記一般式（IVb）で表される化合物（a-3）を用いることができる。
【０１５４】
【化１０７】
0003994015.tif 000079
【０１５５】
式（IVb）中、Ｍは周期表第８〜１１族から選ばれる遷移金属原子を示し、好ましくは第８、９族から選ばれる遷移金属原子を示す。具体的には、鉄、ルテニウム、オスミウム、コバルト、ロジウム、イリジウム、ニッケル、パラジウム、銅などが挙げられ、好ましくは鉄、ルテニウム、コバルト、ロジウムなどであり、より好ましくは鉄またはコバルトである。
【０１５６】
式（IVb）中、Ｒ1〜Ｒ6は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して芳香族環、脂肪族環または窒素原子、イオウ原子、酸素原子などのヘテロ原子を含む炭化水素環などの環を形成していてもよい。このうちＲ5およびＲ6は、炭化水素基であることが好ましく、アルキル基置換アリール基であることがより好ましい。
【０１５７】
式（IVb）中のＲ1〜Ｒ6が示すハロゲン原子、炭化水素基としては、上記式（Ｉ）中のＲ1〜Ｒ7として例示したものと同様のハロゲン原子、炭化水素基が挙げられる。
式（IVb）中のＲ1〜Ｒ6が示す炭化水素基は、酸素含有基、窒素含有基、ホウ素含有基、イオウ含有基、リン含有基、ケイ素含有基、ゲルマニウム含有基、スズ含有基などで置換されていてもよいが、この場合、酸素含有基などの置換基は、その基を特徴づける原子団が、式（IVb）のＮに直接結合しないことが望ましい。
【０１５８】
これらのうち、特に、メチル、エチル、n-プロピル、イソプロピル、n-ブチル、イソブチル、sec-ブチル、t-ブチル、ネオペンチル、n-ヘキシルなどの炭素原子数１〜３０、好ましくは１〜２０の直鎖状または分岐状のアルキル基；フェニル、ナフチル、ビフェニリル、ターフェニリル、フェナントリル、アントリルなどの炭素原子数６〜３０、好ましくは６〜２０のアリール基；これらのアリール基にハロゲン原子、炭素原子数１〜３０、好ましくは１〜２０のアルキル基またはアルコキシ基、炭素原子数６〜３０、好ましくは６〜２０のアリール基またはアリーロキシ基などの置換基が１〜５個置換した置換アリール基などが好ましい。
【０１５９】
式（IVb）中のＲ1〜Ｒ6は、これらのうちの２個以上の基、好ましくは隣接する基が互いに連結して芳香族環、脂肪族環または窒素原子、イオウ原子、酸素原子などを含む炭化水素環を形成していてもよく、これらの環はさらに置換基を有していてもよく、特にＲ3とＲ4は連結して芳香族環を形成することが好ましい。
式（IVb）中のＲ1〜Ｒ6が示す酸素含有基、窒素含有基、ホウ素含有基、イオウ含有基、リン含有基、ヘテロ環式化合物残基、ケイ素含有基、ゲルマニウム含有基およびスズ含有基としては、上記式（Ｉ）中のＲ1〜Ｒ7として例示したものと同様の基が挙げられる。
【０１６０】
また式（IVb）中のＲ1〜Ｒ6のより具体的な例としては、上記式（Ｉ）中のＲ1〜Ｒ7のより具体的な例として示したものと同様の基が挙げられる。
式（IVb）中、ｎはＭの価数を満たす数であり、具体的には１〜５、好ましくは１〜４、より好ましくは１〜３の整数である。
式（IVb）中のＸは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示す。
【０１６１】
式（IVb）中のＸが示す、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基およびスズ含有基としては、上記式（Ｉ）中のＸ1として例示したものと同様の原子または基が挙げられる。
【０１６２】
これらのうち炭化水素基としては、炭素原子数が１〜２０のものが好ましい。
なお、ｎが２以上の場合は、Ｘで示される複数の基は互いに同一でも異なっていてもよく、またＸで示される複数の基は互いに結合して環を形成してもよい。
上記一般式（IVb）で表される化合物（a-3）は、下記一般式（IVb'）で表される化合物であることが好ましい。
【０１６３】
【化１０８】
0003994015.tif 000080
【０１６４】
式（IVb'）中、Ｍは周期表第８、９族から選ばれる遷移金属原子を示し、具体的には鉄またはコバルトが挙げられる。
式（IVb'）中、Ｒ7〜Ｒ13は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよい。このうちＲ12およびＲ13は、炭化水素基であることが好ましく、o-アルキル基置換アリール基であることがより好ましい。
【０１６５】
式（IVb'）中、Ｒ7〜Ｒ13が示すハロゲン原子、炭化水素基としては、上記一般式（Ｉ）中のＲ1〜Ｒ7と同様の原子または基が挙げられる。
炭化水素基は、酸素含有基、窒素含有基、ホウ素含有基、イオウ含有基、リン含有基、ケイ素含有基、ゲルマニウム含有基、スズ含有基などで置換されていてもよいが、この場合、酸素含有基などの置換基は、その基を特徴づける原子団が、式（IVb’）のＮに直接結合しないことが望ましい
式（IVb'）中、Ｒ7〜Ｒ13が示す酸素含有基、窒素含有基、ホウ素含有基、イオウ含有基、リン含有基、ヘテロ環式化合物残基、ケイ素含有基、ゲルマニウム含有基およびスズ含有基としては、上記一般式（Ｉ）中のＲ1〜Ｒ7と同様の基が挙げられる。
【０１６６】
また式（IVb'）中のＲ7〜Ｒ13のより具体的な例としては、上記式（Ｉ）中のＲ1〜Ｒ7のより具体的な例として示したものと同様の基が挙げられる。
式（IVb'）中、ｎはＭの価数を満たす数であり、具体的には１〜５、好ましくは１〜４、より好ましくは１〜３の整数である。
式（IVb'）中Ｘは、水素原子、ハロゲン原子、炭化水素基、酸素含有基、イオウ含有基、窒素含有基、ホウ素含有基、リン含有基、ハロゲン含有基、ヘテロ環式化合物残基、アルミニウム含有基、ケイ素含有基、ゲルマニウム含有基またはスズ含有基を示す。
【０１６７】
式（IVb'）中のＸが示す、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基およびスズ含有基としては、上記式（Ｉ）中のＸ1として例示したものと同様の原子または基が挙げられる。
【０１６８】
なお、ｎが２以上の場合は、Ｘで示される複数の基は互いに同一でも異なっていてもよく、またＸで示される複数の基は互いに結合して環を形成してもよい。
以下に、上記一般式（IVb）で表される化合物の具体例を示す。
【０１６９】
【化１０９】
0003994015.tif 000081
【０１７０】
なお、上記例示中、ｉＰｒはイソプロピル基を、ｔＢｕはｔ-ブチル基を、Ｐｈはフェニル基を示す。
本発明では、上記のような化合物において、鉄をロジウム、コバルトなどの鉄以外の周期表第８〜１１族から選ばれる金属に置き換えた遷移金属化合物を例示することもできる。
【０１７１】
化合物（a-4）
本発明では（Ａ）成分として、下記一般式（IVc）で表される化合物（a-4）を用いることができる。
【０１７２】
【化１１０】
0003994015.tif 000082
【０１７３】
式（IVc）中、Ｍは周期表第３〜１１族から選ばれる遷移金属原子を示し、好ましくは第４、５族および第８、９族から選ばれる遷移金属原子を示す。具体的には、チタン、ジルコニウム、ハフニウム、バナジウム、ニオブ、タンタル、鉄、ルテニウム、オスミウム、コバルト、ロジウム、イリジウム、ニッケル、パラジウム、銅などが挙げられ、好ましくはチタン、ジルコニウム、バナジウム、ニオブ、タンタル、鉄、ルテニウム、コバルト、ロジウムなどであり、より好ましくはチタン、ジルコニウム、バナジウム、鉄またはコバルトである。
【０１７４】
式（IVc）中、ｍは、１〜６の整数であり、好ましくは１〜４の整数であり、より好ましくは１〜３の整数であり、特に好ましくは１〜２の整数である。
式（IVc）中、Ｒ1〜Ｒ6は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して芳香族環、脂肪族環または窒素原子、イオウ原子、酸素原子などのヘテロ原子を含む炭化水素環などの環を形成していてもよい。このうちＲ5およびＲ6は、炭化水素基であることが好ましく、アルキル基置換アリール基であることがより好ましい。
【０１７５】
式（IVc）中のＲ1〜Ｒ6が示すハロゲン原子、炭化水素基としては、上記式（Ｉ）中のＲ1〜Ｒ7として例示したものと同様のハロゲン原子、炭化水素基が挙げられる。
式（IVc）中のＲ1〜Ｒ6が示す炭化水素基は、酸素含有基、窒素含有基、ホウ素含有基、イオウ含有基、リン含有基、ケイ素含有基、ゲルマニウム含有基、スズ含有基などで置換されていてもよいが、この場合、酸素含有基などの置換基は、その基を特徴づける原子団が、式（IVc）のＮに直接結合しないことが望ましい。
【０１７６】
これらのうち、特に、メチル、エチル、n-プロピル、イソプロピル、n-ブチル、イソブチル、sec-ブチル、t-ブチル、ネオペンチル、n-ヘキシルなどの炭素原子数１〜３０、好ましくは１〜２０の直鎖状または分岐状のアルキル基；フェニル、ナフチル、ビフェニリル、ターフェニリル、フェナントリル、アントリルなどの炭素原子数６〜３０、好ましくは６〜２０のアリール基；これらのアリール基にハロゲン原子、炭素原子数１〜３０、好ましくは１〜２０のアルキル基またはアルコキシ基、炭素原子数６〜３０、好ましくは６〜２０のアリール基またはアリーロキシ基などの置換基が１〜５個置換した置換アリール基などが好ましい。
【０１７７】
式（IVc）中のＲ1〜Ｒ6は、これらのうちの２個以上の基、好ましくは隣接する基が互いに連結して芳香族環、脂肪族環または窒素原子、イオウ原子、酸素原子などを含む炭化水素環を形成していてもよく、これらの環はさらに置換基を有していてもよく、特にＲ3とＲ4は連結して芳香族環を形成することが好ましい。
式（IVc）中のＲ1〜Ｒ6が示す酸素含有基、窒素含有基、ホウ素含有基、イオウ含有基、リン含有基、ヘテロ環式化合物残基、ケイ素含有基、ゲルマニウム含有基およびスズ含有基としては、上記式（Ｉ）中のＲ1〜Ｒ7として例示したものと同様の基が挙げられる。
【０１７８】
また式（IVc）中のＲ1〜Ｒ6のより具体的な例としては、上記式（Ｉ）中のＲ1〜Ｒ7のより具体的な例として示したものと同様の基が挙げられる。
式（IVc）中、ｎはＭの価数を満たす数であり、具体的には１〜５、好ましくは１〜４、より好ましくは１〜３の整数である。
ｎが１の場合には、Ｘは酸素原子であり、ｎが２以上の場合には、Ｘの少なくとも一つは酸素原子であり、その他は水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示す。
【０１７９】
式（IVc）中のＸが示す、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基およびスズ含有基としては、上記式（Ｉ）中のＸ1として例示したものと同様の原子または基が挙げられる。
【０１８０】
これらのうち炭化水素基としては、炭素原子数が１〜２０のものが好ましい。
なお、ｎが２以上の場合は、Ｘで示される複数の基は互いに同一でも異なっていてもよく、またＸで示される複数の基は互いに結合して環を形成してもよい。
上記一般式（IVc）で表される化合物（a-4）は、下記一般式（IVc'）で表される化合物であることが好ましい。
【０１８１】
【化１１１】
0003994015.tif 000083
【０１８２】
式（IVc'）中、Ｍは周期表第４、５族および第８、９族から選ばれる遷移金属原子を示し、具体的にはチタン、ジルコニウム、バナジウム、ニオブ、タンタル、鉄またはコバルトが挙げられる。
式（IVc'）中、ｍは、１〜６の整数であり、好ましくは１〜４の整数であり、より好ましくは１〜３の整数であり、特に好ましくは１〜２の整数である。
【０１８３】
式（IVc'）中、Ｒ7〜Ｒ13は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよい。このうちＲ12およびＲ13は、炭化水素基であることが好ましく、o-アルキル基置換アリール基であることがより好ましい。
【０１８４】
式（IVc'）中、Ｒ7〜Ｒ13が示すハロゲン原子、炭化水素基としては、上記一般式（Ｉ）中のＲ1〜Ｒ7と同様の原子または基が挙げられる。
炭化水素基は、酸素含有基、窒素含有基、ホウ素含有基、イオウ含有基、リン含有基、ケイ素含有基、ゲルマニウム含有基、スズ含有基などで置換されていてもよいが、この場合、酸素含有基などの置換基は、その基を特徴づける原子団が、式（IVc'）のＮに直接結合しないことが望ましい。
【０１８５】
式（IVc'）中、Ｒ7〜Ｒ13が示す酸素含有基、窒素含有基、ホウ素含有基、イオウ含有基、リン含有基、ヘテロ環式化合物残基、ケイ素含有基、ゲルマニウム含有基およびスズ含有基としては、上記一般式（Ｉ）中のＲ1〜Ｒ7と同様の基が挙げられる。
また式（IVc'）中のＲ7〜Ｒ13のより具体的な例としては、上記式（Ｉ）中のＲ1〜Ｒ7のより具体的な例として示したものと同様の基が挙げられる。
【０１８６】
式（IVc'）中、ｎは、Ｍの価数を満たす数であり、具体的には１〜５、好ましくは１〜４、より好ましくは１〜３の整数である。
ｎが１の場合には、Ｘは酸素原子であり、ｎが２以上の場合には、Ｘの少なくとも一つは酸素原子であり、その他は水素原子、ハロゲン原子、酸素原子、炭化水素基、酸素含有基、イオウ含有基、窒素含有基、ホウ素含有基、リン含有基、ハロゲン含有基、ヘテロ環式化合物残基、アルミニウム含有基、ケイ素含有基、ゲルマニウム含有基またはスズ含有基を示す。
【０１８７】
式（IVc'）中のＸが示す、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基およびスズ含有基としては、上記式（Ｉ）中のＸ1として例示したものと同様の原子または基が挙げられる。
【０１８８】
なお、ｎが２以上の場合は、Ｘで示される複数の基は互いに同一でも異なっていてもよく、またＸで示される複数の基は互いに結合して環を形成してもよい。
化合物（a-5）
本発明では（Ａ）成分として、下記一般式（Ｖ）で表される化合物（a-5）を用いることができる。
【０１８９】
【化１１２】
0003994015.tif 000084
【０１９０】
式（Ｖ）中、Ｍは周期表第３〜６族から選ばれる遷移金属原子を示し、好ましくは４族原子であり、具体的にはチタン、ジルコニウムまたはハフニウムである。
式（Ｖ）中、ＲおよびＲ'は互いに同一でも異なっていてもよく、水素原子、炭素原子数１〜５０の炭化水素基、炭素原子数１〜５０のハロゲン化炭化水素基もしくは有機シリル基または、窒素、酸素、リン、イオウおよびケイ素から選ばれる少なくとも1種の原子を有する置換基を示し、好ましくは炭化水素基である。
【０１９１】
式（Ｖ）中、Ｒ、Ｒ'が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、Ｒ、Ｒ'が示す有機シリル基としては、例えば上記一般式（Ｉ）中のＲ1〜Ｒ7として例示したケイ素含有基が挙げられ、Ｒ、Ｒ'が示す窒素、酸素、リン、イオウおよびケイ素から選ばれる少なくとも１種の原子を有する置換基としては、例えば上記一般式（Ｉ）中のＲ1〜Ｒ7として例示した窒素含有基、酸素含有基、イオウ含有基およびヘテロ環式化合物残基のうち窒素、酸素、リン、イオウまたはケイ素を有する残基が挙げられる。
【０１９２】
式（Ｖ）中、ｎはＭの価数を満たす数であり、具体的には１〜５、好ましくは１〜４、より好ましくは１〜３の整数である。
式（Ｖ）中、Ｘは互いに同一でも異なっていてもよく、水素原子、ハロゲン原子、酸素原子、炭素原子数１〜２０の炭化水素基、炭素原子数１〜２０のハロゲン化炭化水素基、酸素含有基、イオウ含有基、ケイ素含有基または窒素含有基を示し、Ｘ同士が互いに結合して環を形成してもよい。
【０１９３】
式（Ｖ）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０１９４】
以下に上記一般式（Ｖ）で表される化合物の具体例を示す。
【０１９５】
【化１１３】
0003994015.tif 000085
【０１９６】
なお、上記例示中、nＢｕはn-ブチル基を、Ｍｅはメチル基を、iＰｒはイソプロピル基を、Ｐｈはフェニル基を示す。
化合物（a-6）
本発明では（Ａ）成分として、下記一般式（VI）で表される化合物（a-6）を用いることができる。
【０１９７】
【化１１４】
0003994015.tif 000086
【０１９８】
式（VI）中、Ｍは、周期表第４族および第５族から選ばれる遷移金属原子を示し、具体的にはチタン、ジルコニウム、ハフニウム、バナジウム、ニオブ、タンタルである。
式（VI）中、Ｒ1〜Ｒ10は互いに同一でも異なっていてもよく、水素原子、炭素原子数１〜５０の炭化水素基、炭素原子数１〜５０のハロゲン化炭化水素基もしくは有機シリル基または窒素、酸素、リン、イオウ、ケイ素から選ばれる少なくとも１種の原子を含む置換基で置換された炭化水素基を示し、好ましくは水素または炭化水素を示す。Ｒ1〜Ｒ10で表される基は、それぞれが互いに連結して環を形成していてもよい。
【０１９９】
式（VI）中、Ｒ1〜Ｒ10が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、Ｒ1〜Ｒ10が示す有機シリル基としては、例えば上記一般式（Ｉ）中のＲ1〜Ｒ7として例示したケイ素含有基が挙げられ、Ｒ1〜Ｒ10が示す窒素、酸素、リン、イオウおよびケイ素から選ばれる少なくとも1種の原子を有する置換基で置換された炭化水素基としては、例えば上記一般式（Ｉ）中のＲ1〜Ｒ7として例示した窒素含有基、酸素含有基、イオウ含有基またはヘテロ環式化合物残基のうち窒素、酸素、リン、イオウもしくはケイ素を有する残基で置換された炭化水素基が挙げられる。
【０２００】
式（VI）中、ｎはＭの価数を満たす数を示し、具体的には１〜５、好ましくは１〜４、より好ましくは１〜３の整数である。
式（VI）中、Ｘは水素原子、ハロゲン原子、酸素原子、炭素原子数１〜２０の炭化水素基、炭素原子数１〜２０のハロゲン化炭化水素基、酸素含有基、イオウ含有基、ケイ素含有基、窒素含有基を示し、好ましくはハロゲン原子を示す。ｎが２以上の場合には、Ｘで示される複数の基は互いに同一であっても、異なっていてもよい。
【０２０１】
式（VI）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２０２】
式（VI）中、Ｙは周期表第１５族および１６族から選ばれる原子を示す。具体的には、窒素、リン、砒素、アンチモン、酸素、イオウまたはセレン原子を示し、好ましくは窒素または酸素原子を示す
以下に、上記一般式（VI）で表される化合物の具体例を示す。
【０２０３】
【化１１５】
0003994015.tif 000087
【０２０４】
なお、上記例示中、Ｐｈはフェニル基を示す。
化合物（a-7）
本発明では（Ａ）成分として、下記一般式（VII）または（VIII）で表される化合物（a-7）を用いることができる。
【０２０５】
【化１１６】
0003994015.tif 000088
【０２０６】
式（VII）および（VIII）中、Ｍは周期表第４族および第５族から選ばれる遷移金属原子を示し、具体的にはチタン、ジルコニウム、ハフニウム、バナジウム、ニオブまたはタンタルである。
式（VII）中のＲ1〜Ｒ6および式（VIII）中のＲ7〜Ｒ10は、それぞれ互いに同一でも異なっていてもよく、水素、炭素原子数１〜５０の炭化水素基、炭素原子数〜５０のハロゲン化炭化水素基もしくは有機シリル基または窒素、酸素、リン、イオウ、ケイ素から選ばれる少なくとも１種の原子を含む置換基で置換された炭化水素基を示し、好ましくは水素または炭化水素を示す。式（VII）中のＲ1〜Ｒ6、式（VIII）中のＲ7〜Ｒ10で表される基から選ばれる少なくとも２個の基は、それぞれが互いに連結して環を形成していてもよい。
【０２０７】
式（VII）中のＲ1〜Ｒ6、式（VIII）中のＲ7〜Ｒ10が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、式（VII）中のＲ1〜Ｒ6、式（VIII）中のＲ7〜Ｒ10が示す有機シリル基としては、例えば上記一般式（Ｉ）中のＲ1〜Ｒ7として例示したケイ素含有基が挙げられ、式（VII）中のＲ1〜Ｒ6、式（VIII）中のＲ7〜Ｒ10が示す窒素、酸素、リン、イオウおよびケイ素から選ばれる少なくとも1種の原子を有する置換基で置換された炭化水素基としては、例えば上記一般式（Ｉ）中のＲ1〜Ｒ7として例示した窒素含有基、酸素含有基、イオウ含有基または、ヘテロ環式化合物残基のうち窒素、酸素、リン、イオウもしくはケイ素を有する残基で置換された炭化水素基が挙げられる。
【０２０８】
式（VII）および（VIII）中、ｍは、１〜６の整数を示し、好ましくは１〜４の整数、より好ましくは１〜２の整数を示す。
式（VII）および（VIII）中、ｎはＭの価数を満たす数を示し、具体的には１〜５、好ましくは１〜４、より好ましくは１〜３の整数である。
式（VII）および（VIII）中、Ｘは水素原子、ハロゲン原子、酸素原子、炭素原子数１〜２０の炭化水素基、炭素原子数１〜２０のハロゲン化炭化水素基、酸素含有基、イオウ含有基、ケイ素含有基、窒素含有基を示し、好ましくはハロゲン原子を示す。ｎが２以上の場合には、Ｘで示される複数の基は互いに同一であっても、異なっていてもよい。
【０２０９】
式（VII）および（VIII）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２１０】
式（VII）および（VIII）中、Ｙは周期表第１５族または１６族の原子を示し、好ましくは１５族の原子を示す。具体的には、窒素、リン、砒素、アンチモン、酸素、イオウまたはセレン原子を示し、好ましくは酸素原子である。
以下に、上記一般式（VII）または（VIII）で表される化合物の具体例を示す。
【０２１１】
【化１１７】
0003994015.tif 000089
【０２１２】
なお、上記例示中、Ｍｅはメチル基を示す。
化合物（a-8）
本発明では（Ａ）成分として、下記一般式（IX）で表される化合物（a-8）を用いることができる。
【０２１３】
【化１１８】
0003994015.tif 000090
【０２１４】
式（IX）中、Ｍは周期表第３〜６族から選ばれる遷移金属原子を示し、好ましくは第４族の遷移金属を示す。具体的にはスカンジウム、イットリウム、チタン、ジルコニウム、ハフニウム、バナジウム、ニオブ、タンタル、クロム、モリブデンまたはタングステンであり、好ましくチタン、ジルコニウムまたはハフニウムである。
【０２１５】
式（IX）中、ＲおよびＲ'は互いに同一でも異なっていてもよく、水素原子、炭素原子数１〜５０の炭化水素基、炭素原子数１〜５０のハロゲン化炭化水素基または有機シリル基または、窒素、酸素、リン、イオウおよびケイ素から選ばれる少なくとも1種の原子を有する置換基を示し、好ましくは炭化水素基である。炭化水素基はアルキル基置換アリール基であることがより好ましい。
【０２１６】
式（IX）中、ＲおよびＲ'が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、ＲおよびＲ'が示す有機シリル基としては、例えば上記一般式（Ｉ）中のＲ1〜Ｒ7として例示したケイ素含有基が挙げられ、ＲおよびＲ'が示す窒素、酸素、リン、イオウおよびケイ素から選ばれる少なくとも１種の原子を有する置換基としては、例えば上記一般式（Ｉ）中のＲ1〜Ｒ7として例示した窒素含有基、酸素含有基、イオウ含有基およびヘテロ環式化合物残基のうち窒素、酸素、リン、イオウまたはケイ素を有する残基が挙げられる。
【０２１７】
式（IX）中、ｍは、０〜２の整数であり、好ましくは２である。
式（IX）中、ｎは、１〜５の整数であり、好ましくは１〜３の整数である。
式（IX）中、Ａは、周期表第１３〜１６族から選ばれる原子を示し、好ましくは周期表第１４族の原子を示す。具体的には、ホウ素、炭素、窒素、酸素、ケイ素、リン、イオウ、ゲルマニウム、セレン、スズなどが挙げられ、好ましくは炭素またはケイ素である。ｎが２以上の場合には、複数のＡは、互いに同一でも異なっていてもよい。
【０２１８】
式（IX）中、Ｅは、炭素、水素、酸素、ハロゲン、窒素、イオウ、リン、ホウ素およびケイ素から選ばれる少なくとも１種の原子を有する置換基であり、好ましくは水素、または炭素原子である。Ｅで示される基が複数存在する場合は、Ｅで示される複数の基は、互いに同一でも異なっていてもよく、またＥで示される２個以上の基が互いに連結して環を形成していてもよい。
【０２１９】
式（IX）中のＥが示す炭素、水素、酸素、ハロゲン、窒素、イオウ、リン、ホウ素およびケイ素から選ばれる少なくとも１種の原子を有する置換基としては、例えば上記一般式（Ｉ）中のＲ1〜Ｒ7として例示した、ハロゲン原子、炭化水素基、酸素含有基、窒素含有基、ホウ素含有基、イオウ含有基、リン含有基、ヘテロ環式化合物残基、ケイ素含有基などが挙げられる。
【０２２０】
式（IX）中、ｐは、０〜４の整数であり、好ましくは２である。
式（IX）中、Ｘは、水素原子、ハロゲン原子、酸素原子、炭素原子数が１〜２０の炭化水素基、炭素原子数が１〜２０のハロゲン化炭化水素基、酸素含有基、イオウ含有基、ケイ素含有基または窒素含有機を示す。なおｐが２以上の場合には、Ｘで示される複数の基は、互いに同一でも異なっていてもよい。
【０２２１】
式（IX）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２２２】
以下に、上記一般式（IX）で表される化合物の具体例を示す。
【０２２３】
【化１１９】
0003994015.tif 000091
【０２２４】
【化１２０】
0003994015.tif 000092
【０２２５】
【化１２１】
0003994015.tif 000093
【０２２６】
【化１２２】
0003994015.tif 000094
【０２２７】
化合物（a-9）
また、本発明では（Ａ）成分として、下記一般式（Ｘ）で表される化合物（a-9）を用いることができる。
【０２２８】
【化１２３】
0003994015.tif 000095
【０２２９】
式（Ｘ）中、Ｍは周期表第３〜１１族から選ばれる遷移金属原子を示し、好ましくは周期表第３族〜第６族から選ばれる遷移金属原子であり、より好ましくは周期表第４族の遷移金属原子である。具体的にはスカンジウム、イットリウム、チタン、ジルコニウム、ハフニウム、バナジウム、ニオブ、タンタル、クロム、モリブデンまたはタングステンであり、より好ましくはチタン、ジルコニウム、ハフニウムである。
【０２３０】
式（Ｘ）中、Ａは、周期表第１４〜１６族から選ばれる原子を示し、好ましくは第１５、１６族から選ばれる原子を示す。具体的にはＮＲ9、ＰＲ10、Ｏ、Ｓが好ましい。
式（Ｘ）中、ｍは０〜３の整数であり、ｎは０、１の整数であり、ｐは１〜３の整数であり、ｑはＭの価数を満たす数であり、ｍが０のとき、ｎは０であり、ｐは２であることが好ましい。
【０２３１】
式（Ｘ）中、Ｒ1〜Ｒ10は互いに同一でも異なっていてもよく、水素原子、ハロゲン原子、炭素原子数１〜２０の炭化水素基、炭素原子数１〜２０のハロゲン化炭化水素基、酸素含有基、イオウ含有基、ケイ素含有基または窒素含有基を示し、これらのうち２個以上が互いに連結して環を形成していてもよい。
式（Ｘ）中のＲ1〜Ｒ10が示すハロゲン原子、炭素原子数１〜２０の炭化水素基、炭素原子数１〜２０のハロゲン化炭化水素基、酸素含有基、イオウ含有基、ケイ素含有基、窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基、窒素含有基が挙げられる。
【０２３２】
式（Ｘ）中、Ｘは、水素原子、ハロゲン原子、酸素原子、炭素原子数が１〜２０の炭化水素基、炭素原子数が１〜２０のハロゲン化炭化水素基、酸素含有基、イオウ含有基、ケイ素含有基または窒素含有機を示す。なおｑが２以上の場合には、Ｘで示される複数の基は、互いに同一でも異なっていてもよい。
式（Ｘ）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２３３】
式（Ｘ）中のｍが１〜３のとき、ＹはＡとボラータベンゼン環を架橋する基であり、炭素、ケイ素またはゲルマニウムを表す。
以下に、上記一般式（Ｘ）で表される化合物の具体例を示す。
【０２３４】
【化１２４】
0003994015.tif 000096
【０２３５】
なお、上記例示中、ｉＰｒはイソプロピル基を、tＢｕはtert-ブチル基を、Ｐｈはフェニル基を示す。
化合物（a-10）
本発明では（Ａ）成分として、下記一般式（XIa）で表される化合物（a-10）を用いることができる。
【０２３６】
【化１２５】
0003994015.tif 000097
【０２３７】
式（XIa）中、Ｍは周期表第３〜１１族から選ばれる遷移金属原子を示し、好ましくは周期表第３〜６族の遷移金属原子であり、より好ましくは周期表第４、５族の遷移金属原子であり、特に好ましくは周期表第４族の遷移金属原子である。具体的にはスカンジウム、イットリウム、チタン、ジルコニウム、ハフニウム、バナジウム、ニオブ、タンタル、クロム、モリブデンまたはタングステンであり、より好ましくはチタン、ジルコニウムまたはハフニウムである。
【０２３８】
式（XIa）中、ＡおよびＡ'は互いに同一でも異なっていてもよく、炭素原子数１〜５０の炭化水素基、炭素原子数１〜５０のハロゲン化炭化水素または、酸素含有基、イオウ含有基もしくはケイ素含有基を有する炭化水素基または、酸素含有基、イオウ含有基もしくはケイ素含有基を有するハロゲン化炭化水素基であり、好ましくは炭化水素であり、より好ましくはアルキル基置換アリール基である。
【０２３９】
式（XIa）中のＡおよびＡ'が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、ＡおよびＡ'が示す酸素含有基、イオウ含有基もしくはケイ素含有基を有する炭化水素基としては、例えば上記一般式（Ｉ）中のＲ1〜Ｒ7として例示した酸素含有基、イオウ含有基もしくはケイ素含有基を有する炭化水素基が挙げられ、ＡおよびＡ'が示す酸素含有基、イオウ含有基もしくはケイ素含有基を有するハロゲン化炭化水素基としては、例えば上記一般式（Ｉ）中のＲ1〜Ｒ7として例示した酸素含有基、イオウ含有基もしくはケイ素含有基を有するハロゲン化炭化水素基が挙げられる。
【０２４０】
式（XIa）中、Ｄは存在しても存在していなくてもよく、存在する場合はＡとＡ'とを架橋する結合基を示し、存在していない場合はＡとＡ'とは−Ｏ−Ｍ−Ｏ−のみを介して結合している。
式（XIa）中のＤとして具体的には、単結合、炭素原子数１〜２０の炭化水素基、炭素原子数１〜２０のハロゲン化炭化水素、酸素原子、イオウ原子またはＲ1Ｒ2Ｚで表される基である。Ｒ1およびＲ2は同一でも異なっていてもよく、炭素原子数１〜２０の炭化水素基、少なくとも1個以上のヘテロ原子を含む炭素原子数１〜２０の炭化水素基であり、互いに結合して環を形成してもよく、Ｚは炭素原子、窒素原子、イオウ原子、リン原子またはケイ素原子を示す。
【０２４１】
式（XIa）中、ｎはＭの価数を満たす数を示し、具体的には１〜５、好ましくは１〜４、より好ましくは１〜３の整数である。
式（XIa）中、Ｘは水素原子、ハロゲン原子、炭素原子数１〜２０の炭化水素基、炭素原子数１〜２０のハロゲン化炭化水素基、酸素含有基、イオウ含有基、ケイ素含有基または窒素含有基を示し、ｎが２以上の場合は、Ｘで示される複数の基は互いに同一でも異なっていてもよく、またＸで示される複数の基は互いに結合して環を形成してもよい。
【０２４２】
式（XIa）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２４３】
以下に、上記一般式（XIa）で表される化合物の具体例を示す。
【０２４４】
【化１２６】
0003994015.tif 000098
【０２４５】
なお、上記例示中、tＢｕはtert-ブチル基を、Ｍｅはメチル基を示す。
化合物（a-11）
本発明では（Ａ）成分として、下記一般式（XIb）で表される化合物（a-11）を用いることができる。
【０２４６】
【化１２７】
0003994015.tif 000099
【０２４７】
式（XIb）中、Ｍは周期表第３〜１１族から選ばれる遷移金属原子を示し、好ましくは周期表第３〜６族の遷移金属原子であり、より好ましくは周期表第４、５族の遷移金属原子であり、特に好ましくは周期表第４族の遷移金属原子である。具体的にはスカンジウム、イットリウム、チタン、ジルコニウム、ハフニウム、バナジウム、ニオブ、タンタル、クロム、モリブデンまたはタングステンであり、より好ましくはチタン、ジルコニウムまたはハフニウムである。
【０２４８】
式（XIb）中、ｍは、１〜６の整数であり、好ましくは１〜４の整数であり、より好ましくは１〜３の整数であり、特に好ましくは１〜２の整数である。
式（XIb）中、ＡおよびＡ'は互いに同一でも異なっていてもよく、炭素原子数１〜５０の炭化水素基、炭素原子数１〜５０のハロゲン化炭化水素または、酸素含有基、イオウ含有基もしくはケイ素含有基を有する炭化水素基または、酸素含有基、イオウ含有基もしくはケイ素含有基を有するハロゲン化炭化水素基であり、好ましくは炭化水素であり、より好ましくはアルキル基置換アリール基である。
【０２４９】
式（XIb）中のＡおよびＡ'が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、ＡおよびＡ'が示す酸素含有基、イオウ含有基もしくはケイ素含有基を有する炭化水素基としては、例えば上記一般式（Ｉ）中のＲ1〜Ｒ7として例示した酸素含有基、イオウ含有基もしくはケイ素含有基を有する炭化水素基が挙げられ、ＡおよびＡ'が示す酸素含有基、イオウ含有基もしくはケイ素含有基を有するハロゲン化炭化水素基としては、例えば上記一般式（Ｉ）中のＲ1〜Ｒ7として例示した酸素含有基、イオウ含有基もしくはケイ素含有基を有するハロゲン化炭化水素基が挙げられる。
【０２５０】
式（XIb）中、Ｄは存在しても存在していなくてもよく、存在する場合はＡとＡ'とを架橋する結合基を示し、存在していない場合はＡとＡ'とは−Ｏ−Ｍ−Ｏ−のみを介して結合している。Ｄとして具体的には、単結合、炭素原子数１〜２０の炭化水素基、炭素原子数１〜２０のハロゲン化炭化水素、酸素原子、イオウ原子またはＲ1Ｒ2Ｚで表される基である。Ｒ1およびＲ2は同一でも異なっていてもよく、炭素原子数１〜２０の炭化水素基、少なくとも1個以上のヘテロ原子を含む炭素原子数１〜２０の炭化水素基であり、互いに結合して環を形成してもよく、Ｚは炭素原子、窒素原子、イオウ原子、リン原子、ケイ素原子を示す。
【０２５１】
式（XIb）中、ｎは、Ｍの価数を満たす数であり、具体的には１〜５、好ましくは１〜４、より好ましくは１〜３の整数である。
式（XIb）中のｎが１の場合には、Ｘは酸素原子であり、ｎが２以上の場合には、Ｘの少なくとも一つは酸素原子であり、その他は水素原子、ハロゲン原子、酸素原子、炭素原子数１〜２０の炭化水素基、炭素原子数１〜２０のハロゲン化炭化水素基、酸素含有基、イオウ含有基、ケイ素含有基または窒素含有基を示し、Ｘで示される基が複数存在する場合は、Ｘで示される複数の基は互いに同一でも異なっていてもよく、またＸで示される複数の基は互いに結合して環を形成してもよい。
【０２５２】
式（XIb）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２５３】
化合物（a-12）
本発明では（Ａ）成分として、下記一般式（XII）で表される化合物（a-12）を用いることができる。
【０２５４】
【化１２８】
0003994015.tif 000100
【０２５５】
式（XII）中、Ｍは周期表第３〜１１族の遷移金属原子を示し、好ましくは周期表第３〜６族の遷移金属原子であり、より好ましくは周期表第４族の遷移金属原子である。具体的にはスカンジウム、イットリウム、チタン、ジルコニウム、ハフニウム、バナジウム、ニオブ、タンタル、クロム、モリブデンまたはタングステンであり、より好ましくはチタン、ジルコニウムまたはハフニウムである。
【０２５６】
Ｙは互いに同一でも異なっていてもよく、周期表第１３〜１５族の原子を示し具体的には炭素、ケイ素、ゲルマニウム、窒素、リン、酸素、イオウまたはセレンを示す。なお、Ｙのうちの少なくとも１つは炭素以外の原子である。
式（XII）中、ｍは１〜６の整数であり、好ましくは１〜４、より好ましくは１〜３である。
【０２５７】
式（XII）中、Ｒ1〜Ｒ5は、その結合するＹが周期表第１４族から選ばれる原子であるときに存在し、互いに同一でも異なっていてもよく、水素原子、ハロゲン原子、炭化水素基、ハロゲン化炭化水素基、有機シリル基、または窒素、酸素、リン、イオウ、ケイ素から選ばれる少なくとも１種の原子を含む置換基で置換された炭化水素基を示し、これらのうち２個以上が互いに連結して環を形成していてもよい。
【０２５８】
式（XII）中のＲ1〜Ｒ5が示す炭化水素基、ハロゲン化炭化水素基としては、例えば上記一般式（Ｉ）中のＲ1〜Ｒ7として例示した炭化水素基、ハロゲン化炭化水素基が挙げられ、Ｒ1〜Ｒ5が示す有機シリル基としては、例えば上記一般式（Ｉ）中のＲ1〜Ｒ7として例示したケイ素含有基が挙げられ、Ｒ1〜Ｒ5が示す窒素、酸素、リン、イオウおよびケイ素から選ばれる少なくとも1種の原子を有する置換基としては、例えば上記一般式（Ｉ）中のＲ1〜Ｒ7として例示した窒素含有基、酸素含有基、イオウ含有基およびヘテロ環式化合物残基のうち窒素、酸素、リン、イオウまたはケイ素を有する残基が挙げられる。
【０２５９】
式（XII）中、ｎはＭの価数を満たす数であり、具体的には１〜５、好ましくは１〜４、より好ましくは１〜３の整数である。
式（XII）中、Ｘは、水素原子、ハロゲン原子、酸素原子、炭素原子数１〜２０の炭化水素基、炭素原子数１〜２０のハロゲン化炭化水素基、酸素含有基、イオウ含有基、ケイ素含有基または窒素含有基を示し、ｎが２以上の場合には、Ｘで示される複数の基は互いに同一でも異なっていてもよく、またＸで示される複数の基は互いに結合して環を形成してもよい。
【０２６０】
式（XII）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ6として例示したハロゲン原子、炭化水素基、ハロゲン化炭化水素基、酸素含有基、イオウ含有基、ケイ素含有基および窒素含有基が挙げられる。
【０２６１】
以下に、上記一般式（XII）で表される化合物の具体例を示す。
【０２６２】
【化１２９】
0003994015.tif 000101
【０２６３】
なお、上記例示中、tＢｕはtert-ブチル基を、Ｍｅはメチル基を示す。
化合物（a-13）
本発明では（Ａ）成分として、下記一般式（XIII）で表される化合物（a-13）を用いることができる。
【０２６４】
【化１３０】
0003994015.tif 000102
【０２６５】
式（XIII）中、Ｍは周期表３〜１１族遷移金属化合物を示し、好ましくは４〜５族の遷移金属原子である。具体的にはチタン、ジルコニウム、バナジウム、ニオブ、タンタルが例示される。
式（XIII）中、ｍは１〜６の整数であり、好ましくは１〜３である。
式（XIII）中、Ｒは互いに同一でも異なっていてもよく、それぞれ水素原子、炭素原子数１〜２０の炭化水素基、炭素原子数１〜２０のハロゲン化炭化水素基を示し、これらのうち２個以上が互いに連結して環を形成していてもよい。
【０２６６】
式（XIII）中、ｎはＭの価数を満たす数を示し、具体的には１〜５、好ましくは１〜４、より好ましくは１〜３の整数である。
式（XIII）中、Ｘはｎが１の場合には、酸素原子であり、ｎが２以上の場合には、Ｘの少なくとも一つは酸素原子であり、その他は水素原子、ハロゲン原子、酸素原子、炭素原子数１〜２０の炭化水素基、炭素原子数１〜２０のハロゲン化炭化水素基、酸素含有基、イオウ含有基、ケイ素含有基または窒素含有基を示す。なお、Ｘで示される基が複数存在する場合には、Ｘで示される複数の基は互いに同一でも異なっていてもよく、またＸで示される複数の基は互いに結合して環を形成してもよい。
【０２６７】
式（XIII）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２６８】
式（XIII）中、Ｙは存在してもしていなくてもよく、存在する場合は周期表第１５、１６族の原子であり、具体的にはＯ、Ｓ、Ｓｅ、ＮＲである。
以下に、これらの化合物の具体的な構造例を示すが、この限りではない。
【０２６９】
【化１３１】
0003994015.tif 000103
【０２７０】
化合物（a-14）
本発明では（Ａ）成分として、下記一般式（XIVa）で表される化合物（a-14）を用いることができる。
【０２７１】
【化１３２】
0003994015.tif 000104
【０２７２】
式（XIVa）中、Ｍは周期表第３〜７族および第１１族から選ばれる遷移金属原子を示し、好ましくは第４、５族から選ばれる遷移金属原子を示す。
式（XIVa）中、Ｒ1〜Ｒ4は互いに同一でも異なっていてもよく、炭素原子数１〜５０の炭化水素基、炭素原子数１〜５０のハロゲン化炭化水素基、有機シリル基または、窒素、酸素、リン、イオウおよびケイ素から選ばれる少なくとも１種の原子を含む置換基で置換された炭化水素基を示す。Ｒ1〜Ｒ4で表される基は、これらのうちの２個以上、好ましくは隣接する基が互いに連結して環を形成していてもよい。
【０２７３】
式（XIVa）中のＲ1〜Ｒ4が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、Ｒ1〜Ｒ4が示す有機シリル基としては、例えば上記一般式（Ｉ）中のＲ1〜Ｒ7として例示したケイ素含有基が挙げられ、Ｒ1〜Ｒ4が示す窒素、酸素、リン、イオウおよびケイ素から選ばれる少なくとも１種の原子を有する置換基としては、例えば上記一般式（Ｉ）中のＲ1〜Ｒ7として例示した窒素含有基、酸素含有基、イオウ含有基およびヘテロ環式化合物残基のうち窒素、酸素、リン、イオウまたはケイ素を有する残基が挙げられる。
【０２７４】
式（XIVa）中、ｎはＭの価数を満たす数であり、具体的には０〜４の整数を示す。
式（XIVa）中、Ｘは、水素原子、ハロゲン原子、炭素原子数１〜２０の炭化水素基、炭素原子数１〜２０のハロゲン化炭化水素基、酸素含有基、イオウ含有基、ケイ素含有基、窒素含有基を示し、ｎが２以上の場合には、Ｘで示される複数の基は互いに同一であっても、異なっていてもよい。
【０２７５】
式（XIVa）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２７６】
化合物（a-15）
本発明では（Ａ）成分として、下記一般式（XIVb）で表される化合物（a-15）を用いることができる。
【０２７７】
【化１３３】
0003994015.tif 000105
【０２７８】
式（XIVb）中、Ｍは周期表第８〜１０族から選ばれる遷移金属原子を示し、好ましくはニッケル、パラジウムまたは白金である。
式（XIVb）中、Ｒ1〜Ｒ4は互いに同一でも異なっていてもよく、炭素原子数１〜５０の炭化水素基、炭素原子数１〜５０のハロゲン化炭化水素基、有機シリル基または、窒素、酸素、リン、イオウおよびケイ素から選ばれる少なくとも１種の原子を含む置換基で置換された炭化水素基を示す。Ｒ1〜Ｒ4で表される基は、これらのうちの２個以上、好ましくは隣接する基が互いに連結して環を形成していてもよい。
【０２７９】
式（XIVb）中のＲ1〜Ｒ4が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、Ｒ1〜Ｒ4が示す有機シリル基としては、例えば上記一般式（Ｉ）中のＲ1〜Ｒ7として例示したケイ素含有基が挙げられ、Ｒ1〜Ｒ4が示す窒素、酸素、リン、イオウおよびケイ素から選ばれる少なくとも１種の原子を有する置換基としては、例えば上記一般式（Ｉ）中のＲ1〜Ｒ7として例示した窒素含有基、酸素含有基、イオウ含有基およびヘテロ環式化合物残基のうち窒素、酸素、リン、イオウまたはケイ素を有する残基が挙げられる。
【０２８０】
式（XIVb）中、ｎはＭの価数を満たす数であり、具体的には０〜４の整数を示す。
式（XIVb）中、Ｘは、水素原子、ハロゲン原子、炭素原子数１〜２０の炭化水素基、炭素原子数１〜２０のハロゲン化炭化水素基、酸素含有基、イオウ含有基、ケイ素含有基、窒素含有基を示し、ｎが２以上の場合には、Ｘで示される複数の基は互いに同一であっても、異なっていてもよい。
【０２８１】
式（XIVb）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（Ｉ）中のＲ1〜Ｒ7として例示したハロゲン原子、炭化水素基、ハロゲン化炭化水素基、酸素含有基、イオウ含有基、ケイ素含有基および窒素含有基が挙げられる。
【０２８２】
以下に、これらの化合物の具体的な構造例を示す。
【０２８３】
【化１３４】
0003994015.tif 000106
【０２８４】
【化１３５】
0003994015.tif 000107
【０２８５】
【化１３６】
0003994015.tif 000108
【０２８６】
化合物（a-16）
本発明では（Ａ）成分として、下記一般式（XIVc）で表される化合物（a-16）を用いることができる。
【０２８７】
【化１３７】
0003994015.tif 000109
【０２８８】
式（XIVc）中、Ｍは周期表第３〜１１族から選ばれる遷移金属原子を示し、好ましくはニッケル、パラジウムまたは白金である。
式（XIVc）中、ｍは、１〜６の整数であり、好ましくは１〜４の整数であり、より好ましくは１〜３の整数であり、特に好ましくは１〜２の整数である。
式（XIVc）中、Ｒ1〜Ｒ4は互いに同一でも異なっていてもよく、炭素原子数１〜５０の炭化水素基、炭素原子数１〜５０のハロゲン化炭化水素基、有機シリル基または、窒素、酸素、リン、イオウおよびケイ素から選ばれる少なくとも１種の原子を含む置換基で置換された炭化水素基を示す。Ｒ1〜Ｒ4で表される基は、これらのうちの２個以上、好ましくは隣接する基が互いに連結して環を形成していてもよい。
【０２８９】
式（XIVc）中のＲ1〜Ｒ4が示す炭素原子数１〜５０の炭化水素基、炭素原子数１〜５０のハロゲン化炭化水素基としては、例えば上記一般式（Ｉ）中のＲ1〜Ｒ7として例示した炭化水素基、ハロゲン化炭化水素基が挙げられ、Ｒ1〜Ｒ4が示す有機シリル基としては、例えば上記一般式（Ｉ）中のＲ1〜Ｒ7として例示したケイ素含有基が挙げられ、Ｒ1〜Ｒ4が示す窒素、酸素、リン、イオウおよびケイ素から選ばれる少なくとも１種の原子を有する置換基としては、例えば上記一般式（Ｉ）中のＲ1〜Ｒ7として例示した窒素含有基、酸素含有基、イオウ含有基およびヘテロ環式化合物残基のうち窒素、酸素、リン、イオウまたはケイ素を有する残基が挙げられる。
【０２９０】
式（XIVc）中、ｎはＭの価数を満たす数であり、具体的には１〜５、好ましくは１〜４、より好ましくは１〜３の整数である。
式（XIVc）中、Ｘはｎが１の場合には酸素原子であり、ｎが２以上の場合には、Ｘの少なくとも一つは酸素原子であり、その他は水素原子、ハロゲン原子、酸素原子、炭素原子数１〜２０の炭化水素基、炭素原子数１〜２０のハロゲン化炭化水素基、酸素含有基、イオウ含有基、ケイ素含有基、窒素含有基を示し、Ｘで示される基が複数存在する場合には、Ｘで示される複数の基は互いに同一であっても、異なっていてもよい。
【０２９１】
式（XIVc）中のＸが示すハロゲン原子、炭素原子数１〜２０の炭化水素基、炭素原子数１〜２０のハロゲン化炭化水素基、酸素含有基、イオウ含有基、ケイ素含有基および窒素含有基としては、例えば上記一般式（IVa）中のＲ1〜Ｒ6として例示したハロゲン原子、炭化水素基、ハロゲン化炭化水素基、酸素含有基、イオウ含有基、ケイ素含有基および窒素含有基が挙げられる。
【０２９２】
化合物（a-17）
本発明では（Ａ）成分として、下記一般式（XV）で表される化合物（a-17）を用いることができる。
【０２９３】
【化１３８】
0003994015.tif 000110
【０２９４】
式（XV）中、Ｙ1およびＹ3は互いに同一でも異なっていてもよく、周期表第１５族から選ばれる原子を示す。
式（XV）中、Ｙ2は周期表第１６族から選ばれる原子を示す。
式（XV）中、Ｒ1〜Ｒ8は互いに同一でも異なっていてもよく、水素原子、ハロゲン原子、炭素原子数１〜２０の炭化水素基、炭素原子数１〜２０のハロゲン化炭化水素基、酸素含有基、イオウ含有基またはケイ素含有基を示し、これらのうち２個以上が互いに連結して環を形成していてもよい。
【０２９５】
式（XV）中のＲ1〜Ｒ8が示す炭素原子数１〜２０の炭化水素基、炭素原子数１〜２０のハロゲン化炭化水素基としては、例えば上記一般式（Ｉ）中のＲ1〜Ｒ7として例示した炭化水素基、ハロゲン化炭化水素基が挙げられ、Ｒ1〜Ｒ8が示すハロゲン原子、酸素含有基、イオウ含有基、ケイ素含有基としては、例えば上記一般式（Ｉ）中のＲ1〜Ｒ7として例示したハロゲン原子、酸素含有基、イオウ含有基、ケイ素含有基が挙げられる。
【０２９６】
化合物（a-18）
本発明では（Ａ）成分として、下記一般式（XVI）で表される化合物（a-18）を用いることができる。
【０２９７】
【化１３９】
0003994015.tif 000111
【０２９８】
式（XVI）中、Ｍは周期表第３〜１１族から選ばれる遷移金属原子を示し、好ましくは第３〜６族および第８〜１０族の遷移金属原子であり、より好ましくは第４族、第５族または第６族の遷移金属原子であり、特に好ましくは第４族または第５族の金属原子である。
式（XVI）中、ｍは１〜６の整数を示し、好ましくは１〜４の整数であり、より好ましくは１〜３の整数であり、特に好ましくは１〜２の整数である。
【０２９９】
式（XVI）中、Ａは酸素原子、イオウ原子、セレン原子または、結合基−Ｒ5を有する窒素原子（−Ｎ(Ｒ5)−）を示す。
式（XVI）中、Ｄは−Ｃ(Ｒ6)(Ｒ7)−、−Ｓｉ(Ｒ8)(Ｒ9)−、−Ｐ(Ｏ)(Ｒ10)−、−Ｐ(Ｒ11)−、−ＳＯ−または−Ｓ−を示す。
式（XVI）中、ＺはいずれもＮに結合する−Ｒ12および−Ｒ13、＝Ｃ(Ｒ14)Ｒ15または＝ＮＲ16を示す。
【０３００】
式（XVI）中、Ｒ1〜Ｒ16は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよく、また、ｍが２以上の場合にはＲ1〜Ｒ16で示される基のうち２個の基が連結されていてもよい。
【０３０１】
式（XVI）中のＲ1〜Ｒ16が示すハロゲン原子、炭化水素基、酸素含有基、窒素含有基、ホウ素含有基、イオウ含有基、リン含有基、ヘテロ環式化合物残基、ケイ素含有基、ゲルマニウム含有基、スズ含有基としては、例えば上記一般式（Ｉ）中のＲ1〜Ｒ7として例示したものと同様の原子または基が挙げられる。
式（XVI）中、ｎはＭの価数を満たす数であり、具体的には１〜５、好ましくは１〜４、より好ましくは１〜３の整数である。
【０３０２】
式（XVI）中、Ｘは水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合は、Ｘで示される複数の基は互いに同一でも異なっていてもよく、またＸで示される複数の基は互いに結合して環を形成してもよい。
【０３０３】
式（XVI）中のＸが示すハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、例えば上記一般式（Ｉ）中のＸ1として例示したものと同様の原子または基が挙げられる。
【０３０４】
化合物（a-19）
本発明では（Ａ）成分として、下記一般式（XVII）または（XVIII）で表される化合物（a-19）を用いることができる。
【０３０５】
【化１４０】
0003994015.tif 000112
【０３０６】
式（XVII）および（XVIII）中、Ｍは周期表第３〜１１族から選ばれる遷移金属原子を示し、好ましくは第３〜６族および第８〜１０族の遷移金属原子であり、より好ましくは第４族、第５族または第６族の遷移金属原子であり、特に好ましくは第４族または第５族の金属原子である。
式（XVII）中、ｍは１〜３の整数を示す。
【０３０７】
式（XVIII）中、ｍ'は１〜６の整数を示し、好ましくは１〜４の整数であり、より好ましくは１〜３の整数であり、特に好ましくは１〜２の整数である。
式（XVII）および（XVIII）中、Ｅは窒素原子または置換基−Ｒ5を有する炭素原子（−Ｃ(Ｒ5)＝）を示す。
式（XVII）および（XVIII）中、Ｇは酸素原子、イオウ原子、セレン原子または置換基−Ｒ6を有する窒素原子（−Ｎ(Ｒ6)−）を示す。
【０３０８】
式（XVII）および（XVIII）中、Ｒ1〜Ｒ6は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよく、また、式（XVII）においてｍが２以上の場合にはＲ1〜Ｒ6で示される基のうち２個の基が連結されていてもよく、式（XVIII）においてｍ'が２以上の場合にはＲ1〜Ｒ6で示される基のうち２個の基が連結されていてもよい。
【０３０９】
式（XVII）および（XVIII）中のＲ1〜Ｒ6が示すハロゲン原子、炭化水素基、酸素含有基、窒素含有基、ホウ素含有基、イオウ含有基、リン含有基、ヘテロ環式化合物残基、ケイ素含有基、ゲルマニウム含有基、スズ含有基としては、上記一般式（Ｉ）中のＲ1〜Ｒ7として例示したものと同様の原子または基が挙げられる。
【０３１０】
式（XVII）および（XVIII）中、ｎはＭの価数を満たす数であり、具体的には１〜５、好ましくは１〜４、より好ましくは１〜３の整数である。
式（XVII）および（XVIII）中、Ｘは、水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、式（XVII）および式（XVIII）においてｎが２以上の場合は、Ｘで示される複数の基は互いに同一でも異なっていてもよく、Ｘで示される複数の基は互いに結合して環を形成してもよい。
【０３１１】
式（XVII）および（XVIII）中のＸが示すハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、上記一般式（Ｉ）中のＲ1〜Ｒ7として例示したものと同様の原子または基が挙げられる。
【０３１２】
化合物（a-20）
本発明では（Ａ）成分として、下記一般式（XIX）で表される化合物（a-20）を用いることができる。
【０３１３】
【化１４１】
0003994015.tif 000113
【０３１４】
式（XIX）中、Ｍは周期表第３〜１１族から選ばれる遷移金属原子を示し、好ましくは第３〜６族および第８〜１０族の遷移金属原子であり、より好ましくは第４族、第５族または第６族の遷移金属原子であり、特に好ましくは第４族または第５族の金属原子である。
式（XIX）中、ｍは１〜６の整数を示し、好ましくは１〜４の整数であり、より好ましくは１〜３の整数であり、特に好ましくは１〜２の整数である。
【０３１５】
式（XIX）中、Ａは、酸素原子、イオウ原子、セレン原子または、置換基−Ｒ5を有する窒素原子（−Ｎ(Ｒ5)−）を示す。
式（XIX）中、Ｂは、いずれもＮに結合する−Ｒ6および−Ｒ7、＝Ｃ(Ｒ8)Ｒ9または＝ＮＲ10を示す。
式（XIX）中、Ｒ1〜Ｒ10は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよく、また、ｍが２以上のときは、一つの配位子に含まれるＲ1〜Ｒ10のうちの１個の基と、他の配位子に含まれるＲ1〜Ｒ10のうちの１個の基とが結合されていていもよく、Ｒ1同士、Ｒ2同士、Ｒ3同士、Ｒ4同士、Ｒ5同士、Ｒ6同士、Ｒ7同士、Ｒ8同士、Ｒ9同士、Ｒ10同士は互いに同一でも異なっていてもよい。
【０３１６】
式（XIX）中のＲ1〜Ｒ10が示すハロゲン原子、炭化水素基、酸素含有基、窒素含有基、ホウ素含有基、イオウ含有基、リン含有基、ヘテロ環式化合物残基、ケイ素含有基、ゲルマニウム含有基、スズ含有基としては、例えば上記一般式（Ｉ）中のＲ1〜Ｒ7として例示したものと同様の原子または基が挙げられる。
式（XIX）中、ｎは、Ｍの価数を満たす数であり、具体的には１〜５、好ましくは１〜４、より好ましくは１〜３の整数である。
【０３１７】
式（XIX）中、Ｘは水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合には、Ｘで示される複数の基は互いに同一でも異なっていてもよく、またＸで示される複数の基は互いに結合して環を形成してもよい。
【０３１８】
式（XIX）中のＸが示すハロゲン原子、炭化水素基、ハロゲン化炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、例えば上記一般式（Ｉ）中のＸ1として例示したものと同様の原子または基が挙げられる。
【０３１９】
化合物（a-21）
本発明では（Ａ）成分として、下記一般式（XXa）または（XXIa）で表される化合物（a-21）を用いることができる。
【０３２０】
【化１４２】
0003994015.tif 000114
【０３２１】
式（XXa）および（XXIa）中、Ｍは周期表第３、４族から選ばれる遷移金属原子を示す。
式（XXa）および（XXIa）中、Ａ1は酸素原子、イオウ原子または炭化水素置換窒素原子を示す。
式（XXa）および（XXIa）中、Ａ2は炭化水素置換酸素原子、炭化水素置換イオウ原子または炭化水素置換窒素原子を示す。
【０３２２】
式（XXa）および（XXIa）中、Ｅは酸素原子またはイオウ原子を示す。
式（XXa）および（XXIa）中、ｍは１〜２の整数を示す。
式（XXa）および（XXIa）中、Ｒ1〜Ｒ5は互いに同一でも異なっていてもよく、水素原子、炭化水素基、炭化水素置換シリル基を示す。
式（XXa）および（XXIa）中、ｎはＭの価数を満たす数であり、具体的には０〜５、好ましくは０〜４、より好ましくは０〜３の整数である。
【０３２３】
式（XXa）および（XXIa）中、Ｘは水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合は、Ｘで示される複数の基は互いに同一でも異なっていてもよく、またＸで示される複数の基は互いに結合して環を形成してもよい。
【０３２４】
式（XXa）および（XXIa）中のＸが示すハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、例えば上記一般式（Ｉ）中のＸ1として例示したものと同様の原子または基が挙げられる。
【０３２５】
化合物（a-22）
本発明では（Ａ）成分として、下記一般式（XXb）または（XXIb）で表される化合物（a-22）を用いることができる。
【０３２６】
【化１４３】
0003994015.tif 000115
【０３２７】
式（XXb）および（XXIb）中、Ｍは周期表第５〜１１族から選ばれる遷移金属原子を示し、好ましくは周期表第８〜１０族の遷移金属原子である。
式（XXb）および（XXIb）中、Ａ1は酸素原子、イオウ原子または炭化水素置換窒素原子を示す。
式（XXb）および（XXIb）中、Ａ2は炭化水素置換酸素原子または炭化水素置換イオウ原子または炭化水素置換窒素原子を示し、
式（XXb）および（XXIb）中、Ｅは酸素原子またはイオウ原子を示す。
【０３２８】
式（XXb）および（XXIb）中、ｍは１〜２の整数を示す。
式（XXb）および（XXIb）中、Ｒ1〜Ｒ5は互いに同一でも異なっていてもよく、水素原子、炭化水素基、炭化水素置換シリル基を示す。
式（XXb）および（XXIb）中、ｎはＭの価数を満たす数であり、具体的には１〜５、好ましくは１〜４、より好ましくは１〜３の整数である。
【０３２９】
式（XXb）および（XXIb）中、Ｘは水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合は、Ｘで示される複数の基は互いに同一でも異なっていてもよく、またＸで示される複数の基は互いに結合して環を形成してもよい。
【０３３０】
式（XXb）および（XXIb）中のＸが示すハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、例えば上記一般式（Ｉ）中のＸ1として例示したものと同様の原子または基が挙げられる。
化合物（a-23）
本発明では（Ａ）成分として、下記一般式（XXII）、（XXIII）、（XXIV）または（XXV）で表される化合物（a-23）を用いることができる。
【０３３１】
【化１４４】
0003994015.tif 000116
【０３３２】
式（XXII）、（XXIII）、（XXIV）および（XXV）中、Ｍは周期表第３〜１１族から選ばれる遷移金属原子を示し、好ましくは第３〜６族および第８〜１０族の遷移金属原子であり、より好ましくは第４族、第５族または第６族の遷移金属原子であり、特に好ましくは第４族または第５族の金属原子である。
式（XXII）、（XXIII）、（XXIV）および（XXV）中、Ａは酸素原子、イオウ原子、セレン原子または窒素原子を示す。Ａは、金属Ｍとの結合様式に応じて置換基Ｒ6を有することもできる。
【０３３３】
式（XXII）、（XXIII）、（XXIV）および（XXV）中、Ｄは−Ｃ(Ｒ7)(Ｒ8)−、−Ｓｉ(Ｒ9)(Ｒ10)−、−ＣＯ−、−ＳＯ2−、−ＳＯ−または−Ｐ(Ｏ)(ＯＲ11)−を示す。
式（XXII）、（XXIII）、（XXIV）および（XXV）中、ｍは１〜６の整数を示し、好ましくは１〜４の整数であり、より好ましくは１〜３の整数であり、特に好ましくは１〜２の整数である。
【０３３４】
式（XXII）、（XXIII）、（XXIV）および（XXV）中、Ｒ1〜Ｒ11はそれぞれが互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基またはスズ含有基を示し、これらのうちの２個以上が互いに連結して環を形成していてもよい。また、ｍが２以上のときは、Ｒ1同士、Ｒ2同士、Ｒ3同士、Ｒ4同士、Ｒ5同士、Ｒ6同士、Ｒ7同士、Ｒ8同士、Ｒ9同士、Ｒ10同士、Ｒ11同士は互いに同一でも異なっていてもよく、いずれか１つの配位子に含まれるＲ1〜Ｒ11で示される基のうちの少なくとも１個の基と、他の配位子に含まれるＲ1〜Ｒ11で示される基のうちの少なくとも１個の基とが連結されていてもよい。
【０３３５】
式（XXII）、（XXIII）、（XXIV）および（XXV）中のＲ1〜Ｒ11が示すハロゲン原子、炭化水素基、酸素含有基、窒素含有基、ホウ素含有基、イオウ含有基、リン含有基、ヘテロ環式化合物残基、ケイ素含有基、ゲルマニウム含有基、スズ含有基としては、例えば上記一般式（Ｉ）中のＲ1〜Ｒ7として例示したものと同様の原子または基が挙げられる。
【０３３６】
式（XXII）、（XXIII）、（XXIV）および（XXV）中、ｎはＭの価数を満たす数であり、具体的には１〜５、好ましくは１〜４、より好ましくは１〜３の整数である。
式（XXII）、（XXIII）、（XXIV）および（XXV）中、Ｘは水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合には、Ｘで示される複数の基は互いに同一でも異なっていてもよく、またＸで示される複数の基は互いに結合して環を形成してもよい。
【０３３７】
式（XXII）、（XXIII）、（XXIV）および（XXV）中のＸが示すハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、例えば上記一般式（Ｉ）中のＸ1として例示したものと同様の原子または基が挙げられる。
【０３３８】
化合物（a-24）
本発明では（Ａ）成分として、下記一般式（XXVI）、（XXVII）、（XXVIII）または（XXIX）で表される化合物（a-24）を用いることができる。
【０３３９】
【化１４５】
0003994015.tif 000117
【０３４０】
式（XXVI）、（XXVII）、（XXVIII）および（XXIX）中、Ｍは周期表第３〜１１族から選ばれる遷移金属原子を示し、好ましくは第３〜６族および第８〜１０族の遷移金属原子であり、より好ましくは第４族、第５族または第６族の遷移金属原子であり、特に好ましくは第４族または第５族の金属原子である。
式（XXVI）、（XXVII）、（XXVIII）および（XXIX）中、ｍは１〜６の整数を示し、好ましくは１〜４の整数であり、より好ましくは１〜３の整数であり、特に好ましくは１〜２の整数である。
【０３４１】
式（XXVI）、（XXVII）、（XXVIII）および（XXIX）中、Ａは酸素原子、イオウ原子、セレン原子または窒素原子を示す。またＡは金属Ｍとの結合様式に応じて置換基Ｒ5を有することもできる。
式（XXVI）、（XXVII）、（XXVIII）および（XXIX）中、Ｂは、それぞれＮと結合する基−Ｒ6および−Ｒ7、＝ＮＲ8または＝ＣＲ9Ｒ10を示す。
【０３４２】
式（XXVI）、（XXVII）、（XXVIII）および（XXIX）中、Ｒ1〜Ｒ10は互いに同一でも異なっていてもよく、水素原子、ハロゲン原子、炭化水素基、酸素含有基、窒素含有基、ホウ素含有基、イオウ含有基、リン含有基、ヘテロ環式化合物残基、ケイ素含有基、ゲルマニウム含有基、またはスズ含有基を示し、これらのうちの２個以上が互いに連結して環を形成していてもよい。また、ｍが２以上のときは、Ｒ1〜Ｒ10で示される基のうち２個の基が連結されていてもよく、またＲ1〜Ｒ10のそれぞれ同士は、互いに同一でも異なっていてもよい。
【０３４３】
式（XXVI）、（XXVII）、（XXVIII）および（XXIX）中のＲ1〜Ｒ10が示すハロゲン原子、炭化水素基、酸素含有基、窒素含有基、ホウ素含有基、イオウ含有基、リン含有基、ヘテロ環式化合物残基、ケイ素含有基、ゲルマニウム含有基、スズ含有基としては、例えば上記一般式（Ｉ）中のＲ1〜Ｒ7として例示したものと同様の原子または基が挙げられる。
【０３４４】
式（XXVI）、（XXVII）、（XXVIII）および（XXIX）中、ｎはＭの価数を満たす数であり、具体的には１〜５、好ましくは１〜４、より好ましくは１〜３の整数である。
式（XXVI）、（XXVII）、（XXVIII）および（XXIX）中、Ｘは水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合には、Ｘで示される複数の基は互いに同一でも異なっていてもよく、またＸで示される複数の基は互いに結合して環を形成してもよい。
【０３４５】
式（XXVI）、（XXVII）、（XXVIII）および（XXIX）中のＸが示すハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、例えば上記一般式（Ｉ）中のＸ1として例示したものと同様の原子または基が挙げられる。
【０３４６】
化合物（a-25）
本発明では（Ａ）成分として、下記一般式（XXX）で表される化合物（a-25）も用いることができる
【０３４７】
【化１４６】
0003994015.tif 000118
【０３４８】
式（XXX）中、Ｍは周期表第３〜１１族から選ばれる遷移金属原子を示し、好ましくは第３〜６族および第８〜１０族の遷移金属原子であり、より好ましくは第４族、第５族または第６族の遷移金属原子であり、特に好ましくは第４族または第５族の金属原子である。
式（XXX）中、Ａ1およびＡ2は互いに同一でも異なっていてもよく、窒素原子またはリン原子を示す。
【０３４９】
式（XXX）中、Ｑ1〜Ｑ6は互いに同一でも異なっていてもよく、窒素原子、リン原子または置換基−Ｒ2を有する炭素原子（−Ｃ（Ｒ2）＝）を示し、Ｑ1〜Ｑ6のうちに置換基−Ｒ2を有する炭素原子が複数ある場合、それらのＲ2同士は互いに同一でも異なっていてもよい。
式（XXX）中、Ｒ1およびＲ2は、互いに同一でも異なっていてもよく、水素原子、ハロゲン原子、炭化水素基、ヘテロ環式化合物残基、酸素含有基、窒素含有基、ホウ素含有基、イオウ含有基、リン含有基、ケイ素含有基、ゲルマニウム含有基またはスズ含有基を示し、これらは互いに連結して環を形成していてもよい。
【０３５０】
式（XXX）中のＲ1、Ｒ2が示すハロゲン原子、炭化水素基、酸素含有基、窒素含有基、ホウ素含有基、イオウ含有基、リン含有基、ヘテロ環式化合物残基、ケイ素含有基、ゲルマニウム含有基、スズ含有基としては、例えば上記一般式（Ｉ）中のＲ1〜Ｒ7として例示したものと同様の原子または基が挙げられる。
式（XXX）中、ｍは１〜６の整数であり、好ましくは１〜４の整数であり、より好ましくは１〜３の整数であり、特に好ましくは１〜２の整数である。ｍが２以上のときは、１つの配位子に含まれるＲ1、Ｒ2のいずれかと、他の配位子に含まれるＲ1、Ｒ2のいずれかとが結合していてもよく、またＲ1同士、Ｒ2同士は互いに同一でも異なっていてもよい。
【０３５１】
式（XXX）中、ｎは、Ｍの価数を満たす数であり、具体的には１〜５、好ましくは１〜４、より好ましくは１〜３の整数である。
式（XXX）中、Ｘは水素原子、ハロゲン原子、酸素原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合には、Ｘで示される複数の基は互いに同一でも異なっていてもよく、またＸで示される複数の基は互いに結合して環を形成してもよい。
【０３５２】
式（XXX）中のＸが示すハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、スズ含有基としては、例えば上記一般式（Ｉ）中のＸ1として例示したものと同様の原子または基が挙げられる。
【０３５３】
化合物（a-26）
また、本発明では（Ａ）成分として、下記一般式（XXXIa）または（XXXIIa）で表される化合物（a-26）を用いることができる。
【０３５４】
【化１４７】
0003994015.tif 000119
【０３５５】
式（XXXIa）および（XXXIIa）中、Ｍは周期表第３〜７族から選ばれる遷移金属原子を示し、好ましくは第４、５族から選ばれる遷移金属原子を示す。
式（XXXIa）および（XXXIIa）中、Ｒ1〜Ｒ6は互いに同一でも異なっていてもよく、水素原子または炭化水素基、炭素原子数１〜２０のハロゲン化炭化水素基、酸素含有基、イオウ含有基、ケイ素含有基、窒素含有基またはリン含有基を示し、これらのうちの２個以上が互いに連結して環を形成していてもよい。
【０３５６】
式（XXXIa）および（XXXIIa）中、Ｒ1〜Ｒ6が示す炭化水素基、炭素原子数１〜２０のハロゲン化炭化水素基、酸素含有基、イオウ含有基、ケイ素含有基、窒素含有基、リン含有基としては、例えば上記一般式（Ｉ）中のＲ1〜Ｒ7として例示した炭化水素基、ハロゲン化炭化水素基、酸素含有基、イオウ含有基、ケイ素含有基、窒素含有基、リン含有基が挙げられる。
【０３５７】
式（XXXIa）および（XXXIIa）中、ｎは、Ｍの価数を満たす数であり、具体的には１〜５、好ましくは１〜４、より好ましくは１〜３の整数である。
式（XXXIa）および（XXXIIa）中、Ｘは互いに同一でも異なっていてもよく、水素原子、ハロゲン原子、酸素原子、炭素原子数１〜２０の炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示す。なお、ｎが２以上の場合には、Ｘで示される複数の基は互いに同一でも異なっていてもよく、またＸで示される複数の基は互いに結合して環を形成してもよい。
【０３５８】
式（XXXIa）および（XXXIIa）中のＸが示すハロゲン原子、炭素原子数１〜２０の炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基としては、例えば上記一般式（Ｉ）中のＸ1として例示したものと同様の原子または基が挙げられる。
【０３５９】
化合物（a-27）
また、本発明では（Ａ）成分として、下記一般式（XXXIb）または（XXXIIb）で表される化合物（a-27）を用いることができる。
【０３６０】
【化１４８】
0003994015.tif 000120
【０３６１】
式（XXXIb）および（XXXIIb）中、Ｍは周期表第８〜１１族から選ばれる遷移金属原子を示し、好ましくは第８、９族から選ばれる遷移金属原子を示す。
式（XXXIb）および（XXXIIb）中、Ｒ1〜Ｒ6は互いに同一でも異なっていてもよく、水素原子、炭化水素基、炭素原子数１〜２０のハロゲン化炭化水素基、酸素含有基、イオウ含有基、ケイ素含有基、窒素含有基またはリン含有基を示し、これらのうちの２個以上が互いに連結して環を形成していてもよい。
【０３６２】
式（XXXIb）および（XXXIIb）中のＲ1〜Ｒ6が示す炭化水素基、炭素原子数１〜２０のハロゲン化炭化水素基、酸素含有基、イオウ含有基、ケイ素含有基、窒素含有基、リン含有基としては、例えば上記一般式（Ｉ）中のＲ1〜Ｒ7として例示した炭化水素基、ハロゲン化炭化水素基、酸素含有基、イオウ含有基、ケイ素含有基、窒素含有基、リン含有基が挙げられる。
【０３６３】
式（XXXIb）および（XXXIIb）中、ｎは、Ｍの価数を満たす数であり、具体的には１〜５、好ましくは１〜４、より好ましくは１〜３の整数である。
式（XXXIb）および（XXXIIb）中、Ｘは互いに同一でも異なっていてもよく、水素原子、ハロゲン原子、酸素原子、炭素原子数１〜２０の炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示す。なお、ｎが２以上の場合には、Ｘで示される複数の基は互いに同一でも異なっていてもよく、またＸで示される複数の基は互いに結合して環を形成してもよい。
【０３６４】
式（XXXIb）および（XXXIIb）中のＸが示すハロゲン原子、炭素原子数１〜２０の炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基としては、例えば上記一般式（Ｉ）中のＸ1として例示したものと同様の原子または基が挙げられる。
【０３６５】
（Ｂ）ルイス酸
本発明で用いられるルイス酸（Ｂ）は、少なくとも１つの電子対を受け取る能力を有する化合物であって上記（Ａ）遷移金属化合物と反応してイオン対を形成することが可能な化合物であり、例えば（b-1）ＣｄＣｌ2型またはＣｄＩ2型の層状結晶構造を有するイオン結合性化合物（以下「イオン結合性化合物」ということがある。）、（b-2）粘土・粘土鉱物またはイオン交換性層状化合物、（b-3）ヘテロポリ化合物、（b-4）ハロゲン化ランタノイド化合物などが挙げられる。さらに、加熱などの処理を施して、ルイス酸点を発生させたＳｉＯ2、Ａｌ2Ｏ3、天然または合成ゼオライトなど、およびこれらを含む複合物または混合物も挙げることができる。
【０３６６】
なおルイス酸（Ｂ）には従来オレフィン重合触媒の助触媒成分として知られている有機アルミニウムオキシ化合物（アルミノキサン、アルモキサンともいう。）および特開平１-５０１９５０号公報、特開平１-５０２０３６号公報、特開平３-１７９００５号公報、特開平３-１７９００６号公報、特開平３-２０７７０３号公報、特開平３-２０７７０４号公報、ＵＳＰ-５３２１１０６号などに記載されたルイス酸、イオン性化合物、ボラン化合物、カルボラン化合物などの有機ホウ素化合物は含まれない。
【０３６７】
また本発明では、これらルイス酸（Ｂ）は１種単独でまたは２種以上組み合わせて用いることができる。
（b-1）イオン結合性化合物
イオン結合性化合物（b-1）は、ＣｄＩ2型またはＣｄＣｌ2型の層状結晶構造を有する化合物である。
【０３６８】
一般に、強い極性の陽イオンと分極されやすい陰イオンからなる塩の多くは、陽イオンの層が陰イオン層で挟まれ、そのサンドイッチの間には余分な陽イオンの無い層状構造を形成している。本発明で用いられるイオン結合性化合物（b-1）は、層状構造を有する化合物に分類される。これらの化合物は、種々の文献に記載された公知の結晶構造であって、例えば「化学大辞典１」（共立出版（株）、初版１９６２年２月２８日発行）、「現代無機化学講座▲２▼無機化学各論（前編）」（内海誓一郎著、（株）技報堂、初版昭和４０年７月２０日発行）などに記載されている。
【０３６９】
ＣｄＩ2型結晶構造を有する化合物として具体的には、例えばＣｄＢｒ2、ＦｅＢｒ2、ＣｏＢｒ2、ＮｉＢｒ2、ＣｄＩ2、ＭｇＩ2、ＣａＩ2、ＺｎＩ2、ＰｂＩ2、ＭｎＩ2、ＦｅＩ2、ＣｏＩ2、Ｍｇ(ＯＨ)2、Ｃａ(ＯＨ)2、Ｃｄ(ＯＨ)2、Ｍｎ(ＯＨ)2、Ｆｅ(ＯＨ)2、Ｃｏ(ＯＨ)2、Ｎｉ(ＯＨ)2、ＺｒＳ4、ＳｎＳ4、ＴｉＳ4、ＰｔＳ4などが挙げられる。
【０３７０】
ＣｄＣｌ2型結晶構造を有する化合物として具体的には、例えばＣｄＣｌ2、ＭｎＣｌ2、ＦｅＣｌ2、ＣｏＣｌ2、ＮｉＩ2、ＮｉＣｌ2、ＭｇＣｌ2、ＺｎＢｒ2、ＣｒＣｌ3などが挙げられる。
これらのうち好ましくは、ＣｄＢｒ2、ＦｅＢｒ2、ＣｏＢｒ2、ＮｉＢｒ2、ＣｄＩ2、ＭｇＩ2、ＣａＩ2、ＺｎＩ2、ＰｂＩ2、ＭｎＩ2、ＦｅＩ2、ＣｏＩ2、ＣｄＣｌ2、ＭｎＣｌ2、ＦｅＣｌ2、ＣｏＣｌ2、ＮｉＩ2、ＮｉＣｌ2、ＭｇＣｌ2、ＺｎＢｒ2であり、より好ましくは、ＭｎＣｌ2、ＦｅＣｌ2、ＣｏＣｌ2、ＮｉＣｌ2、ＭｇＣｌ2である。
【０３７１】
上記のようなイオン結合性化合物（b-1）は、最終的に触媒中に含まれていればよく、必ずしもイオン結合性化合物（b-1）自体を用いなければならないわけではない。従って触媒の調製時に、イオン結合性化合物（b-1）を形成しうる化合物を用いてイオン結合性化合物（b-1）を形成させて最終的に触媒中に存在させるようにしてもよい。つまり、ＣｄＩ2型またはＣｄＣｌ2型の結晶構造のいずれにも属さない化合物を用いて、触媒の調製の途中で、該化合物とハロゲン含有化合物または水酸基含有化合物と接触反応させ、最終的に得られる触媒中においてイオン結合性化合物（b-1）としてもよい。
【０３７２】
例えば、ＭｇＣｌ2またはＭｇＩ2を形成させて最終的に触媒成分中に存在させる場合には、これらを形成しうる化合物として、還元能を有するマグネシウム化合物および還元能を有しないマグネシウム化合物を出発物質として用いることができる。
還元能を有するマグネシウム化合物としては、例えば下式で表される有機マグネシウム化合物が挙げられる。
【０３７３】
ＸnＭｇＲ2-n
式中、ｎは０≦ｎ＜２であり、Ｒは水素または炭素原子数１〜２０のアルキル基、炭素原子数６〜２１のアリール基または炭素原子数５〜２０のシクロアルキル基であり、ｎが０である場合２個のＲは同一でも異なっていてもよい。Ｘはハロゲンである。
【０３７４】
このような還元能を有する有機マグネシウム化合物として具体的には、ジメチルマグネシウム、ジエチルマグネシウム、ジプロピルマグネシウム、ジブチルマグネシウム、ジアミルマグネシウム、ジヘキシルマグネシウム、ジデシルマグネシウム、オクチルブチルマグネシウム、エチルブチルマグネシウムなどのジアルキルマグネシウム化合物；エチル塩化マグネシウム、プロピル塩化マグネシウム、ブチル塩化マグネシウム、ヘキシル塩化マグネシウム、アミル塩化マグネシウムなどのアルキルマグネシウムハライド；ブチルエトキシマグネシウム、エチルブトキシマグネシウム、オクチルブトキシマグネシウムなどのアルキルマグネシウムアルコキシド；その他ブチルマグネシウムハイドライドなどが挙げられる。
【０３７５】
還元能を有しないマグネシウム化合物の具体的な例としては、メトキシ塩化マグネシウム、エトキシ塩化マグネシウム、イソプロポキシ塩化マグネシウム、ブトキシ塩化マグネシウム、オクトキシ塩化マグネシウムなどのアルコキシマグネシウムハライド；フェノキシ塩化マグネシウム、メチルフェノキシ塩化マグネシウムなどのアリロキシマグネシウムハライド；エトキシマグネシウム、イソプロポキシマグネシウム、ブトキシマグネシウム、n-オクトキシマグネシウム、2-エチルヘキソキシマグネシウムなどのアルコキシマグネシウム；ジフェノキシマグネシウム、メチルフェノキシマグネシウムなどのアリロキシマグネシウム；ラウリン酸マグネシウム、ステアリン酸マグネシウムなどのマグネシウムのカルボン酸塩などが挙げられる。
【０３７６】
その他マグネシウム金属、水素化マグネシウムなどを用いることもできる。
これら還元能を有さないマグネシウム化合物は、上述した還元能を有するマグネシウム化合物から誘導した化合物、または触媒の調製時に誘導した化合物であってもよい。還元能を有さないマグネシウム化合物を、還元能を有するマグネシウム化合物から誘導するには、例えば、還元能を有するマグネシウム化合物を、ポリシロキサン化合物、ハロゲン含有シラン化合物、ハロゲン含有アルミニウム化合物、エステル、アルコール、ハロゲン含有化合物、またはＯＨ基や活性な炭素−酸素結合を有する化合物と接触させればよい。
【０３７７】
なお上記の還元能を有するマグネシウム化合物および還元能を有さないマグネシウム化合物は、例えばアルミニウム、亜鉛、ホウ素、ベリリウム、ナトリウム、カリウムなどの他の有機金属化合物との錯化合物、複化合物を形成していてもよく、または混合物であってもよい。さらに、マグネシウム化合物は単独であってもよく、上記の化合物を２種以上組み合わせてもよく、また液状状態で用いても固体状態で用いてもよい。還元能を有するマグネシウム化合物または還元能を有さないマグネシウム化合物が固体である場合、後述する酸素含有化合物または窒素含有化合物（Ｃ）などを用いて液状状態にすることができる。
【０３７８】
また、マグネシウム化合物以外のイオン結合性化合物（b-1）についても、これらを形成しうる化合物（以下、「出発化合物」という。）として、上記と同様に、還元能を有する化合物および還元能を有しない化合物を出発化合物として用いることができる。
これら出発化合物として具体的には、例えばジメチルカドミウム、ジエチルカドミウム、ジプロピルカドミウム、ジブチルカドミウム、ジアミルカドミウム、ジヘキシルカドミウム、ジデシルカドミウム、オクチルブチルカドミウム、エチルブチルカドミウム、ジメチル亜鉛、ジエチル亜鉛、ジプロピル亜鉛、ジブチル亜鉛、ジアミル亜鉛、ジヘキシル亜鉛、ジデシル亜鉛、オクチルブチル亜鉛、エチルブチル亜鉛、テトラメチル鉛、テトラエチル鉛、テトラプロピル鉛、テトラブチル鉛、テトラアミル鉛、テトラヘキシル鉛、テトラデシル鉛、トリオクチルブチル鉛、ジエチルジブチル鉛などのアルキル金属化合物；
メチル塩化カドミウム、エチル塩化カドミウム、プロピル塩化カドミウム、ブチル塩化カドミウム、アミル塩化カドミウム、ヘキシル塩化カドミウム、デシル塩化カドミウム、メチル塩化亜鉛、エチル塩化亜鉛、プロピル塩化亜鉛、ブチル塩化亜鉛、アミル塩化亜鉛、ヘキシル塩化亜鉛、デシル塩化亜鉛、トリメチル塩化鉛、ジメチルジクロロ鉛、メチルトリクロロ鉛、トリエチル塩化鉛、ジエチルジクロロ鉛、エチルトリクロロ鉛、トリプロピル塩化鉛、トリブチル塩化鉛、トリアミル塩化鉛、トリヘキシル塩化鉛、トリデシル塩化鉛、ジオクチルブチル塩化鉛、ジエチルブチル塩化鉛などのアルキル金属ハライド化合物；
ジフェニルカドミウム、ジフェニル亜鉛、テトラフェニル鉛、トリフェニルメチル鉛、ジフェニルジエチル鉛、α-ナフチルカルシウムなどのフェニル金属化合物；
フェニル塩化カドミウム、フェニル塩化亜鉛、トリフェニル塩化鉛、ジフェニルメチル塩化亜鉛、ジフェニルジクロロ鉛などのフェニルハライド化合物；
フッ化カドミウム、フッ化鉄（II）、フッ化鉄（III）、フッ化コバルト（II）、フッ化コバルト（III）、フッ化ニッケル、フッ化カルシウム、フッ化亜鉛、フッ化鉛、フッ化マンガン（II）、フッ化マンガン（III）などのフッ化金属化合物；
メトキシ鉄（II）、メトキシ鉄（III）、エトキシ鉄（II）、エトキシ鉄（III）、n-プロポキシ鉄（II）、n-プロポキシ鉄（III）、イソプロポキシ鉄（II）、イソプロポキシ鉄（III）、n-ブトキシ鉄（II）、n-ブトキシ鉄（III）、tert-ブトキシ鉄（II）、tert-ブトキシ鉄（III）、2-エチルヘキソキシ鉄（II）、2-エチルヘキソキシ鉄（III）、N,N-ジメチルアミノメトキシ鉄（II）、N,N-ジメチルアミノメトキシ鉄（III）、メトキシコバルト、エトキシコバルト、n-プロポキシコバルト、イソプロポキシコバルト、n-ブトキシコバルト、t-ブトキシコバルト、2-エチルヘキソキシコバルト、N,N-ジメチルアミノメトキシコバルト、メトキシニッケル、エトキシニッケル、n-プロポキシニッケル、イソプロポキシニッケル、n-ブトキシニッケル、tert-ブトキシニッケル、2-エチルヘキソキシニッケル、N,N-ジメチルアミノメトキシニッケル、メトキシカルシウム、エトキシカルシウム、n-プロポキシカルシウム、イソプロポキシカルシウム、n-ブトキシカルシウム、tert-ブトキシカルシウム、2-エチルヘキソキシカルシウム、N,N-ジメチルアミノメトキシカルシウム、メトキシ亜鉛、エトキシ亜鉛、n-プロポキシ亜鉛、イソプロポキシ亜鉛、n-ブトキシ亜鉛、tert-ブトキシ亜鉛、2-エチルヘキソキシ亜鉛、N,N-ジメチルアミノメトキシ亜鉛、メトキシマンガン、エトキシマンガン、n-プロポキシマンガン、イソプロポキシマンガン、n-ブトキシマンガン、tert-ブトキシマンガン、2-エチルヘキソキシマンガン、N,N-ジメチルアミノメトキシマンガンなどのアルコキシ金属化合物；
メトキシ鉄（II）クロライド、ジメトキシ鉄（III）クロライド、メトキシ鉄（III）ジクロライド、エトキシ鉄（II）クロライド、ジエトキシ鉄（III）クロライド、エトキシ鉄（III）ジクロライド、n-プロポキシ鉄（II）クロライド、ジ-n-プロポキシ鉄（III）クロライド、イソプロポキシ鉄（II）クロライド、ジイソプロポキシ鉄（III）クロライド、n-ブトキシ鉄（II）クロライド、ジ-n-ブトキシ鉄（III）クロライド、tert-ブトキシ鉄（II）クロライド、ジ-tert-ブトキシ鉄（III）クロライド、2-エチルヘキソキシ鉄（II）クロライド、ジ-2-エチルヘキソキシ鉄（III）クロライド、N,N-ジメチルアミノメトキシ鉄（II）クロライド、ビス（N,N-ジメチルアミノメトキシ）鉄（III）クロライド、N,N-ジメチルアミノメトキシ鉄（III）ジクロライド、メトキシ塩化コバルト、エトキシ塩化コバルト、n-プロポキシ塩化コバルト、イソプロポキシ塩化コバルト、n-ブトキシ塩化コバルト、tert-ブトキシ塩化コバルト、2-エチルヘキソキシ塩化コバルト、N,N-ジメチルアミノメトキシコバルトクロライド、メトキシ塩化ニッケル、エトキシ塩化ニッケル、n-プロポキシ塩化ニッケル、イソプロポキシ塩化ニッケル、n-ブトキシ塩化ニッケル、tert-ブトキシ塩化ニッケル、2-エチルヘキソキシ塩化ニッケル、N,N-ジメチルアミノメトキシニッケルクロライド、メトキシ塩化カルシウム、エトキシ塩化カルシウム、n-プロポキシ塩化カルシウム、イソプロポキシ塩化カルシウム、n-ブトキシ塩化カルシウム、tert-ブトキシ塩化カルシウム、2-エチルヘキソキシ塩化カルシウム、N,N-ジメチルアミノメトキシカルシウムクロライド、メトキシ塩化亜鉛、エトキシ塩化亜鉛、n-プロポキシ塩化亜鉛、イソプロポキシ塩化亜鉛、n-ブトキシ塩化亜鉛、tert-ブトキシ塩化亜鉛、2-エチルヘキソキシ塩化亜鉛、N,N-ジメチルアミノメトキシ亜鉛クロライド、メトキシ塩化マンガン、エトキシ塩化マンガン、n-プロポキシ塩化マンガン、イソプロポキシ塩化マンガン、n-ブトキシ塩化マンガン、tert-ブトキシ塩化マンガン、2-エチルヘキソキシ塩化マンガン、N,N-ジメチルアミノメトキシマンガンクロライドなどのアルコキシ金属ハライド化合物；
フェノキシ鉄（II）、フェノキシ鉄（III）、メチルフェノキシ鉄（II）、メチル−ビス（フェノキシ）鉄（III）、ジメチル（フェノキシ）鉄（III）、ビス（フェノキシ）コバルト、メチルフェノキシコバルト、ビス（フェノキシ）ニッケル、メチルフェノキシニッケル、ビス（フェノキシ）カルシウム、メチルフェノキシカルシウム、ビス（フェノキシ）亜鉛、メチルフェノキシ亜鉛、ビス（フェノキシ）マンガン、メチルフェノキシマンガンなどのアリーロキシ金属化合物；
フェノキシ鉄（II）クロライド、ビス（フェノキシ）鉄（III）クロライド、フェノキシ鉄（III）ジクロライド、メチルフェノキシ鉄（III）クロライド、フェノキシコバルトクロライド、フェノキシニッケルクロライド、フェノキシカルシウムクロライド、フェノキシ亜鉛クロライド、フェノキシマンガンクロライドなどのアリーロキシ金属ハライド化合物；
ギ酸カドミウム、酢酸カドミウム、プロピオン酸カドミウム、アクリル酸カドミウム、2-エチルヘキサン酸カドミウム、デカン酸カドミウム、ラウリン酸カドミウム、ステアリン酸カドミウム、シクロヘキシル酪酸カドミウム、シュウ酸カドミウム、安息香酸カドミウム、フタル酸カドミウム、ギ酸鉄（III）、酢酸鉄（II）、酢酸鉄（III）、プロピオン酸鉄（II）、プロピオン酸鉄（III）、アクリル酸鉄（II）、アクリル酸鉄（III）、2-エチルヘキサン酸鉄（II）、2-エチルヘキサン酸鉄（III）、デカン酸鉄（II）、デカン酸鉄（III）、ラウリン酸鉄（II）、ラウリン酸鉄（III）、ステアリン酸鉄（II）、ステアリン酸鉄（III）、シクロヘキシル酪酸鉄（II）、シクロヘキシル酪酸鉄（III）、シュウ酸鉄（II）、シュウ酸鉄（III）、安息香酸鉄（II）、安息香酸鉄（III）、フタル酸鉄（II）、ギ酸コバルト、酢酸コバルト、プロピオン酸コバルト、アクリル酸コバルト、2-エチルヘキサン酸コバルト、デカン酸コバルト、ラウリン酸コバルト、ステアリン酸コバルト、シクロヘキシル酪酸コバルト、シュウ酸コバルト、安息香酸コバルト、フタル酸コバルト、アジピン酸コバルト、ギ酸ニッケル、酢酸ニッケル、プロピオン酸ニッケル、アクリル酸ニッケル、2-エチルヘキサン酸ニッケル、デカン酸ニッケル、ラウリン酸ニッケル、ステアリン酸ニッケル、シクロヘキシル酪酸ニッケル、シュウ酸ニッケル、安息香酸ニッケル、フタル酸ニッケル、アジピン酸ニッケル、ギ酸カルシウム、酢酸カルシウム、プロピオン酸カルシウム、アクリル酸カルシウム、2-エチルヘキサン酸カルシウム、デカン酸カルシウム、ラウリン酸カルシウム、ステアリン酸カルシウム、シクロヘキシル酪酸カルシウム、シュウ酸カルシウム、安息香酸カルシウム、フタル酸カルシウム、ギ酸亜鉛、酢酸亜鉛、プロピオン酸亜鉛、アクリル酸亜鉛、2-エチルヘキサン酸亜鉛、デカン酸亜鉛、ラウリン酸亜鉛、ステアリン酸亜鉛、シクロヘキシル酪酸亜鉛、シュウ酸亜鉛、安息香酸亜鉛、フタル酸亜鉛、ギ酸鉛、酢酸鉛、プロピオン酸鉛、アクリル酸鉛、2-エチルヘキサン酸鉛、デカン酸鉛、ラウリン酸鉛、ステアリン酸鉛、シクロヘキシル酪酸鉛、シュウ酸鉛、安息香酸鉛、フタル酸鉛、ギ酸マンガン、酢酸マンガン、プロピオン酸マンガン、アクリル酸マンガン、２−エチルヘキサン酸マンガン、デカン酸マンガン、ラウリン酸マンガン、ステアリン酸マンガン、シクロヘキシル酪酸マンガン、シュウ酸マンガン、安息香酸マンガン、フタル酸マンガンなどの金属カルボン酸塩；
水素化カルシウム、次亜塩素酸カルシウム、水素化鉛、トリフェニル鉛ハイドライド、トリス（1-ピロリル）鉛ハイドライド、トリシクロヘキシル鉛ハイドライド、トリス（1-ナフチル）鉛ハイドライドなどの金属ハイドライド化合物；
その他、カドミウムアセチルアセトナート、鉄（II）アセチルアセトナート、鉄（III）アセチルアセトナート、コバルト（II）アセチルアセトナート、コバルト（III）アセチルアセトナート、ニッケル（II）アセチルアセトナート、カルシウムアセチルアセトナート、亜鉛アセチルアセトナート、鉛（II）アセチルアセトナート、マンガン（II）アセチルアセトナート、フェロセン、コバルトセン、ニケロセン、マンガノセン、デカメチルフェロセン、デカメチルコバルトセン、デカメチルニケロセン、デカメチルマンガノセンなども用いることができる。
【０３７９】
これらのうち、還元能を有さない出発化合物は、マグネシウム化合物の場合と同様に、還元能を有する出発化合物から誘導した化合物、または触媒の調製時に誘導した化合物であってもよい。還元能を有さない出発化合物を、還元能を有する出発化合物から誘導するには、例えば、還元能を有する出発化合物を、ポリシロキサン化合物、ハロゲン含有シラン化合物、ハロゲン含有アルミニウム化合物、エステル、アルコール、ハロゲン含有化合物、またはＯＨ基や活性な炭素−酸素結合を有する化合物と接触させればよい。また、上記の還元能を有する出発化合物および還元能を有さない出発化合物は、例えばアルミニウム、亜鉛、ホウ素、ベリリウム、ナトリウム、カリウムなどの他の有機金属化合物との錯化合物、複化合物を形成していてもよく、または混合物であってもよい。さらに、出発化合物は単独で用いてもよく、２種以上組み合わせて用いてもよく、また液状状態で用いても固体状態で用いてもよい。マグネシウム化合物の場合と同様に、出発化合物が固体である場合、後述する酸素含有化合物または窒素含有化合物（Ｃ）などを用いて液状状態にすることがでる。
【０３８０】
本発明では、イオン結合性化合物（b-1）を固体状態で用いる場合、微結晶サイズが小さいことが好ましい。微結晶サイズを小さくする方法としては、例えば、液状状態から析出させる方法や、ボールミル、振動ミルにより機械的に粉砕する方法などが挙げられる。
イオン結合性化合物（b-1）を液状状態から析出させる方法としては、例えば（Ｂ）成分としてマグネシウム化合物、（Ｃ）成分としてアルコール類、カルボン酸類またはアミン類、（Ｄ）成分として有機アルミニウム化合物類を用い、炭化水素溶媒中で（Ｂ）成分と（Ｃ）成分とを接触させて錯体を形成させ液状状態とし、次いで該錯体と（Ｄ）成分とを接触させてイオン結合性化合物（b-1）を析出させる方法がある。
【０３８１】
例えば、塩化マグネシウムを固体状態で用いる場合、塩化マグネシウムの微結晶サイズが、好ましくは２５０オングストローム以下、より好ましくは１５０オングストローム以下である。塩化マグネシウムの微結晶サイズが２５０オングストロームより小さい場合には、高い重合活性が得られ易い傾向がある。
微結晶サイズの測定は、Ｘ線回折装置により、塩化マグネシウムの（１１０）面の半価幅を測定し、かつ既知のScherrerの式（式中、０．９は定数Ｋに帰着する。）を適用することにより求めることができる。なお、Scherrerの式を用いた微結晶サイズの測定方法は、「カリティＸ線回折要論（松村源太郎訳）アグネ社刊」に詳しい。
【０３８２】
（b-2）粘土・粘土鉱物またはイオン交換性層状化合物
粘土は、通常粘土鉱物を主成分として構成される。またイオン交換性層状化合物は、イオン結合などによって構成される面が互いに弱い結合力で平行に積み重なった結晶構造を有する化合物であり、含有するイオンが交換可能なものである。
【０３８３】
なお粘土・粘土鉱物またはイオン交換性層状化合物は、合成品を用いてもよく、天然に産出する鉱物を用いてもよい。
一般に、粘土鉱物の大部分はシリカ四面体が二次元的に連続した四面体シートと、アルミナ八面体やマグネシア八面体などが二次元状に連続した八面体シートが組み合わされて構成される。その際に、一枚の四面体シートと一枚の八面体シートが組み合う１：１層を形成する場合と、二枚の四面体シートが頂点を向かい合わせて一枚の八面体シートを挟んで組み合う２：１層を形成する場合とがある。１：１層が繰り返して積み重なることによって作られる粘土鉱物を１：１型鉱物、２：１層の積み重なりを基本とする粘土鉱物を２：１型鉱物と呼ぶ。また、１：１型鉱物または２：１型鉱物が、それぞれ他の１：１型鉱物または２：１型鉱物と組み合わされて構成される粘土鉱物を混合層鉱物と呼ぶ。そして、一部のシリカ四面体のＳｉ4+がＡｌ3+に、アルミナ八面体Ａｌ3+がＭｇ2+に、マグネシア八面体のＭｇ2+がＬｉ+に同型置換されることにより層内部の正電荷が不足し、層全体として負電荷を帯びている。この負電荷を補償するために層間にカチオンを有するが、この層間カチオンは他のカチオンとイオン交換が可能である。従って、大部分の粘土鉱物はイオン交換性層状化合物である。
【０３８４】
粘土・粘土鉱物として具体的には、例えばイオン交換性層状化合物として１：
１型鉱物に分類されるカオリナイト、ディッカイト、ナクライト、ハロイサイト、アノーキサイトなどのカオリン鉱物類；クリソタイル、リザーダイト、アンチゴライトなどの蛇紋石類；ペコラアイト、ネポーアイト、グリーナライト、カリオピライト、アメサイト、Ａｌリザーダイト、バーチェリン、ブリンドリアイト、ケリアイト、クロンステダイトなどの蛇紋石類縁鉱物類、
イオン交換性層状化合物として２：１型鉱物に分類されるパイロフィライト、タルク、ケロライト、ウィレムスアイト、ピメライト、ミネソタアイトなどのパイロフィライト−タルク鉱物類；イライト、セリサイト、海緑石、セラドナイト、トベライトなどの雲母粘土鉱物類；Ｍｇ緑泥石、ＦｅＭｇ緑泥石、Ｆｅ緑泥石、ニマイト、ペナンタイト、ドンバサイト、スドーアイト、クッケアイトなどの緑泥石類；バーミキュライトなどのバーミキュライト鉱物類；モンモリロナイト、バイデライト、ノントロナイト、サポナイト、ヘクトライト、ソーコナイト、スチーブンサイトなどのスメクタイト類、
イオン交換性層状化合物として混合層鉱物に分類されるイライト／モンモリロナイト、セリサイト／モンモリロナイト、海緑石／スメクタイト、レクトライトなどの雲母／スメクタイト混合層鉱物類、スドーアイト／モンモリロナイト、ドンバサイト／モンモリロナイト、トスダイトなどの緑泥石／スメクタイト混合層鉱物類、雲母／緑泥石混合層鉱物類、雲母／緑泥石／スメクタイト混合層鉱物類、ハイドロバイオタイトなどの黒雲母／バーミキュライト混合層鉱物類、コレンサイトなどの緑泥石／バーミキュライト混合層鉱物類などが挙げられる。
【０３８５】
人工合成物としては、合成雲母、合成ヘクトライト、合成サポナイト、合成テニオライトなどが挙げられる。
また、イオン交換性層状化合物に属さない粘土・粘土鉱物としては、２：１リボン型鉱物に分類され繊維状の形態を示す、セピオライト、パリゴルスカイトなどが挙げられ、非晶質ないし低結晶質鉱物に分類されるアロフェン、イモゴライトなどが挙げられる。
【０３８６】
さらに、モンモリロナイト含量が低いためベントナイトと呼ばれる粘土、モンモリロナイトに他の成分が多く含まれる木節粘土、ガイロメ粘土などが挙げられる。
この他、粘土・粘土鉱物でないイオン交換性層状化合物として、六方細密パッキング型、アンチモン型などの層状の結晶構造を有するイオン結晶性化合物などが挙げられる。
【０３８７】
その具体例を示すと、α-Ｚｒ(ＨＡｓＯ4)2・Ｈ2Ｏ、α-Ｚｒ(ＨＰＯ4)2、α-Ｚｒ(ＫＰＯ4)2・３Ｈ2Ｏ、α-Ｔｉ(ＨＰＯ4)2、α-Ｔｉ(ＨＡｓＯ4)2・Ｈ2Ｏ、α-Ｓｎ(ＨＰＯ4)2・Ｈ2Ｏ、γ-Ｚｒ(ＨＰＯ4)2、γ-Ｔｉ(ＨＰＯ4)2、γ-Ｔｉ(ＮＨ4ＰＯ4)2・Ｈ2Ｏなどの多価金属の結晶性酸性塩などが挙げられる。
これらのうち好ましくは粘土・粘土鉱物であり、より好ましくはモンモリロナイト、パイロフィライト、バーミキュライト、合成雲母、合成ヘクトライト、合成サポナイト、合成テニオライトであり、特に好ましくはモンモリロナイト、パイロフィライト、合成雲母である。
【０３８８】
これらは、特に処理を行うことなくそのまま使用してもよいし、ボールミル、篩い分けなどの処理を行った後に使用してもよい。
粘土・粘土鉱物には、化学処理を施すことも好ましい。化学処理としては、表面に付着している不純物を除去する表面処理、粘土の結晶構造に影響を与える処理など、いずれも使用できる。化学処理として具体的には、酸処理、アルカリ処理、塩類処理、有機物処理などが挙げられる。酸処理は、表面の不純物を取り除くほか、結晶構造中のＡｌ、Ｆｅ、Ｍｇなどの陽イオンを溶出させることによって表面積を増大させる。アルカリ処理では粘土の結晶構造が破壊され、粘土の構造の変化をもたらす。また、塩類処理、有機物処理では、イオン複合体、分子複合体、有機誘導体などを形成し、表面積や層間距離を変えることができる。
【０３８９】
上記の前処理を行う際には、例えば含有される交換可能な金属イオンを以下に示す塩類および／または酸により解離した陽イオンとイオン交換することが好ましい。イオン交換に使用する塩類としては、周期表１〜１４族原子からなる群より選ばれた少なくとも一種の原子を含む陽イオンと、ハロゲン原子、無機酸および有機酸からなる群より選ばれた少なくとも１種の原子または原子団より誘導される陰イオンとからなる化合物であり、さらに好ましくは、周期表第２〜１４族原子からなる群より選ばれた少なくとも一種の原子を含む陽イオンと、
Ｃｌ、Ｂｒ、Ｉ、Ｆ、ＰＯ4、ＳＯ4、ＮＯ3、ＣＯ3、Ｃ2Ｏ4、ＣｌＯ4、ＯＯＣＣＨ3、ＣＨ3ＣＯＣＨＣＯＣＨ3、ＯＣｌ2、Ｏ(ＮＯ3)2、Ｏ(ＣｌＯ4)2、Ｏ(ＳＯ4)2、ＯＨ、Ｏ2Ｃｌ2、ＯＣｌ3、ＯＯＣＨおよびＯＯＣＣＨ2ＣＨ3からなる群より選ばれた少なくとも１種の陰イオンとから成る化合物である。また、これら塩類は２種以上同時に使用してもよい。
【０３９０】
上記のイオン交換に使用する酸は任意のものを使用できるが、好ましくは塩酸、硫酸、硝酸、酢酸、シュウ酸から選択され、これらは２種以上を併用してもよい。塩類処理と酸処理を組み合わせて行ってもよく、具体的には塩類処理を行った後に酸処理を行う方法、酸処理を行った後に塩類処理を行う方法、塩類処理と酸処理を同時に行う方法、塩類処理を行った後に塩類処理と酸処理を同時に行う方法などが挙げられる。
【０３９１】
イオン交換性層状化合物は、イオン交換性を利用し、層間の交換性イオンを別の大きな嵩高いイオンと交換することにより、層間が拡大した状態の層状化合物であってもよい。このような嵩高いイオンは、層状構造を支える支柱的な役割を担っており、通常、ピラーと呼ばれる。また、このように層状化合物の層間に別の物質を導入することをインターカレーションという。インターカレーションするゲスト化合物としては、ＴｉＣｌ4、ＺｒＣｌ4などの陽イオン性無機化合物、Ｔｉ(ＯＲ)4、Ｚｒ(ＯＲ)4、ＰＯ(ＯＲ)3、Ｂ(ＯＲ)3などの金属アルコキシド（Ｒは炭化水素基など）、[Ａｌ13Ｏ4(ＯＨ)24]7+、[Ｚｒ4(ＯＨ)14]2+、[Ｆｅ3Ｏ(ＯＣＯＣＨ3)6]+ などの金属水酸化物イオンなどが挙げられる。これらの化合物は単独でまたは２種以上組み合わせて用いられる。また、これらの化合物をインターカレーションする際に、Ｓｉ(ＯＲ)4、Ａｌ(ＯＲ)3、Ｇｅ(ＯＲ)4（Ｒは炭化水素基など。）などの金属アルコキシドなどを加水分解して得た重合物、ＳｉＯ2などのコロイド状無機化合物などを共存させることもできる。また、ピラーとしては、上記金属水酸化物イオンを層間にインターカレーションした後に加熱脱水することにより生成する酸化物などが挙げられる。
【０３９２】
このような処理をした、粘土・粘土鉱物またはイオン交換性層状化合物は、水銀圧入法で測定した半径２０オングストローム以上の細孔容積が０．１ｃｃ／ｇ以上のものが好ましく、０．３〜５ｃｃ／ｇのものが特に好ましい。ここで、細孔容積は、水銀ポロシメーターを用いた水銀圧入法により、細孔半径２０〜３×１０4オングストロームの範囲について測定される。半径２０オングストローム以上の細孔容積が０．１ｃｃ／ｇより大きいものを担体として用いた場合には、高い重合活性が得られ易い傾向がある。
【０３９３】
粘土・粘土鉱物またはイオン交換性層状化合物は通常、吸着水および層間水を含む。ここで、吸着水とはイオン交換性層状化合物または粘土・粘土鉱物の表面または結晶破面に吸着された水であり、層間水とは、結晶の層間に存在する水である。本発明においては、上記のような吸着水および層間水を除去してから使用することが好ましい。脱水方法は、特に制限されないが、加熱脱水、気体流通下の加熱脱水、減圧下の加熱脱水および有機溶媒との共沸脱水などの方法が使用できる。加熱温度は、吸着水および層間水が残存しないような温度範囲とされ、通常１００℃以上、好ましくは１５０℃以上であるが構造破壊を生ずるような高温条件は好ましくない。加熱時間は少なくとも０．５時間以上、好ましくは１時間以上であり、その際脱水乾燥した後の重量減少は、温度２００℃、圧力１ｍｍＨｇの条件下で２時間吸引した場合の値として３重量％以下であることが好ましい。
【０３９４】
（b-3）ヘテロポリ化合物
ヘテロポリ化合物（b-3）は、ケイ素、リン、チタン、ゲルマニウム、ヒ素または錫から選ばれる原子と、バナジウム、ニオブ、モリブデンおよびタングステンから選ばれる１種または２種以上の原子とを含む化合物である。
ヘテロポリ化合物（b-3）として具体的には、リンバナジン酸、ゲルマノバナジン酸、ヒ素バナジン酸、リンニオブ酸、ゲルマノニオブ酸、シリコノモリブデン酸、シリコノタングステン酸、リンモリブデン酸、チタンモリブデン酸、ゲルマノモリブデン酸、ヒ素モリブデン酸、錫モリブデン酸、リンタングステン酸、ゲルマノタングステン酸、錫タングステン酸、リンモリブドバナジン酸、リンタングストバナジンン酸、ゲルマノタングストバナジンン酸、リンモリブドタングストバナジン酸、ゲルマノモリブドタングストバナジン酸、リンモリブドタングステン酸、リンモリブドニオブ酸、およびこれらの酸の塩、例えば周期表第１族または第２族の元素、具体的には、リチウム、ナトリウム、カリウム、ルビジウム、セシウム、ベリリウム、マグネシウム、カルシウム、ストロンチウム、バリウムなどとの塩、およびジメチルアニリニウム塩、トリフェニルエチル塩などの有機塩を使用できる。
【０３９５】
これらのうち好ましくは、シリコノモリブデン酸、シリコノタングステン酸、リンモリブデン酸、ゲルマノモリブデン酸、リンタングステン酸、ゲルマノタングステン酸、リンモリブドバナジン酸、リンタングストバナジンン酸、ゲルマノタングストバナジンン酸、リンモリブドタングストバナジン酸、ゲルマノモリブドタングストバナジン酸、リンモリブドタングステン酸、リンモリブドニオブ酸の無機塩および有機塩であり、より好ましくは、これらの有機塩である。さらに好ましくは、これらのジメチルアニリニウム塩、およびトリフェニルエチル塩である。
【０３９６】
（b-4）ハロゲン化ランタノイド化合物
ハロゲン化ランタノイド化合物として具体的には、例えば、
塩化ランタン、塩化セリウム、塩化プラセオジム、塩化ネオジム、塩化プロメチウム、塩化サマリウム、塩化ユウロピウム、塩化ガドリニウム、塩化テルビウム、塩化ジスプロシウム、塩化ホルミウム、塩化エルビウム、塩化ツリウム、塩化イッテルビウム、塩化ルテチウムなどの塩化ランタノイド化合物；
臭化ランタン、臭化セリウム、臭化プラセオジム、臭化ネオジム、臭化プロメチウム、臭化サマリウム、臭化ユウロピウム、臭化ガドリニウム、臭化テルビウム、臭化ジスプロシウム、臭化ホルミウム、臭化エルビウム、臭化ツリウム、臭化イッテルビウム、臭化ルテチウムなどの臭化ランタノイド化合物；
ヨウ化ランタン、ヨウ化セリウム、ヨウ化プラセオジム、ヨウ化ネオジム、ヨウ化プロメチウム、ヨウ化サマリウム、ヨウ化ユウロピウム、ヨウ化ガドリニウム、ヨウ化テルビウム、ヨウ化ジスプロシウム、ヨウ化ホルミウム、ヨウ化エルビウム、ヨウ化ツリウム、ヨウ化イッテルビウム、ヨウ化ルテチウムなどのヨウ化ランタノイド化合物；
フッ化ランタン、フッ化セリウム、フッ化プラセオジム、フッ化ネオジム、フッ化プロメチウム、フッ化サマリウム、フッ化ユウロピウム、フッ化ガドリニウム、フッ化テルビウム、フッ化ジスプロシウム、フッ化ホルミウム、フッ化エルビウム、フッ化ツリウム、フッ化イッテルビウム、フッ化ルテチウムなどのフッ化ランタノイド化合物などが挙げられる。
【０３９７】
上記のようなハロゲン化ランタノイド化合物（b-4）は、最終的に触媒成分中に含まれていればよく、従って触媒成分の調製時に、成分（b-4）を形成しうる化合物を用いて最終的に触媒成分中にハロゲン化ランタノイド化合物（b-4）を形成させて存在させてもよく、必ずしも成分（b-4）自体を用いなければならないわけではない。つまり上記ハロゲン化ランタノイド化合物（b-4）に属さない化合物を用いて、触媒成分の調製の途中で、該化合物とハロゲン化ランタノイド化合物（b-4）に属さないハロゲン含有化合物とを接触反応させ、最終的に得られる触媒成分中において、ハロゲン化ランタノイド化合物（b-4）とすることができる。
【０３９８】
これら（Ｂ）成分のうち、好ましくはイオン結合性化合物（b-1）、粘土・粘土鉱物またはイオン交換性層状化合物（b-2）、およびヘテロポリ化合物（b-3）であり、より好ましくはイオン結合性化合物（b-1）および粘土・粘土鉱物またはイオン交換性層状化合物（b-2）であり、特に好ましくはイオン結合性化合物（b-1）である。
【０３９９】
（Ｃ）酸素含有化合物または窒素含有化合物
酸素含有化合物または窒素含有化合物（Ｃ）としては、アルコール類、フェノール類、アルデヒド類、カルボン酸類、ケトン類、有機酸ハライド、有機酸または無機酸のエステル類、エーテル類、エポキシド類、酸無水物類、酸素含有イオウ化合物類、酸素含有リン化合物類、および下記一般式（c-1）で表されるポリエーテル類、下記一般式（c-2）で表されるジエーテル類などの酸素含有化合物、
【０４００】
【化１４９】
0003994015.tif 000121
【０４０１】
（式中、ｎは２≦ｎ≦１０の整数であり、Ｒ1〜Ｒ26は炭素、水素、酸素、ハロゲン、窒素、イオウ、リン、ホウ素およびケイ素から選ばれる少なくとも１種の原子を有する置換基であり、任意のＲ1〜Ｒ26、好ましくはＲ1〜Ｒ2nは共同してベンゼン環以外の環を形成していてもよく、主鎖中に炭素以外の原子が含まれていてもよい。）
【０４０２】
【化１５０】
0003994015.tif 000122
【０４０３】
（式中、ＲaおよびＲbは、互いに同一でも異なっていてもよく、炭素原子数１〜６のアルキル基、例えばメチル、エチル、n-プロピル、iso-プロピル、n-ブチル、iso-ブチル、tert-ブチル、ペンチル、ヘキシル、2-エチルヘキシルなどを示す。ＸおよびＹは、互いに同一でも異なっていてもよく、炭素原子数１〜６のアルキル基またはハロゲン原子を示す。ｍは０≦ｍ≦４の整数であり、ｎは０≦ｎ≦４の整数である。）
アンモニア類、アミン類、アミノ基含有化合物類、酸アミド類、酸イミド類、ニトリル類、ピリジン類、ニトロ化合物類などの窒素含有化合物が挙げられる。
【０４０４】
また、酸素含有化合物または窒素含有化合物（Ｃ）として、上記酸素含有化合物、窒素含有化合物以外のアルコキシ基含有化合物類、カルボニル基含有化合物類またはアミノ基含有化合物類を用いることもできる。
酸素含有化合物または窒素含有化合物（Ｃ）としてより具体的には、メタノール、エタノール、プロパノール、ブタノール、ペンタノール、ヘキサノール、2-エチルヘキサノール、オクタノール、ドデカノール、オクタデシルアルコール、オレイルアルコール、ベンジルアルコール、フェニルエチルアルコール、クミルアルコール、イソプロピルアルコール、イソプロピルベンジルアルコールなどの炭素原子数１〜１８のアルコール類やトリクロロメタノールやトリクロロエタノール、トリクロロヘキサノールなどの炭素原子数１〜１８のハロゲン含有アルコール類；
フェノール、クレゾール、キシレノール、エチルフェノール、プロピルフェノール、ノニルフェノール、クミルフェノール、ナフトールなどの低級アルキル基を有してもよい炭素原子数６〜２０のフェノール類；
アセトアルデヒド、プロピオンアルデヒド、オクチルアルデヒド、ベンズアルデヒド、トルアルデヒド、ナフトアルデヒドなどの炭素原子数２〜１５のアルデヒド類；
ギ酸、酢酸、プロピオン酸、酪酸、吉草酸、カプロン酸、カプリル酸、カプリン酸、ラウリン酸、ミリスチン酸、パルミチン酸、ステアリン酸、オレイン酸、リノール酸、リノレン酸、フェニル酢酸、安息香酸、トルイル酸、フタル酸、テレフタル酸などの炭素原子数１〜２０のカルボン酸類；
アセトン、メチルエチルケトン、メチルイソブチルケトン、アセトフェノン、ベンゾフェノン、ベンゾキノンなどの炭素原子数３〜１５のケトン類；
アセチルクロリド、ベンゾイルクロリド、トルイル酸クロリド、アニス酸クロリドなどの炭素原子数２〜１５の酸ハライド類；
ギ酸メチル、酢酸メチル、酢酸エチル、酢酸ビニル、酢酸プロピル、酢酸オクチル、酢酸シクロヘキシル、プロピオン酸エチル、酪酸メチル、吉草酸エチル、クロル酢酸メチル、ジクロル酢酸エチル、トリクロル酢酸エチル、メタクリル酸メチル、クロトン酸エチル、シクロヘキサンカルボン酸エチル、安息香酸メチル、安息香酸エチル、安息香酸プロピル、安息香酸ブチル、安息香酸オクチル、安息香酸シクロヘキシル、安息香酸フェニル、安息香酸ベンジル、トルイル酸メチル、トルイル酸エチル、トルイル酸アミル、エチル安息香酸エチル、アニス酸メチル、アニス酸エチル、エトキシ安息香酸エチル、γ-ブチロラクトン、δ-バレロラクトン、クマリン、フタリド、炭酸エチレンなどの有機酸エステル類；
メチルエーテル、エチルエーテル、イソプロピルエーテル、ブチルエーテル、アミルエーテル、テトラヒドロフラン、アニソール、ジフェニルエーテルなどの炭素原子数２〜２０のエーテル類；
エチレンオキシド、プロピレンオキシド、エピクロロヒドリンなどのエポキシド類、無水酢酸、無水フタル酸、無水安息香酸などの酸無水物類；
ジフェニルスルホン、フェニルメチルスルホン、ジメチルスルホキシド、ジフェニルスルホキシド、ジメチルスルファイト、グリコールスルファイト、1,3-ブチレングリコールスルファイト、1,2-プロピレングリコールスルファイト、ジメチルスルフェート、ジエチルスルフェート、ジプロピルスルフェート、エチレンスルフェート、1,3-プロパンジオールサイクリックスルフェート、エチルクロロスルホネート、1,3-プロパンスルトン、1,4-ブタンスルトン、メチルメタンスルホネート、メチルp-トルエンスルホネート、メチルベンゼンスルホネート、スルフリルアセテート、アセチルメタンスルホネート、スルファミド、N,N-ジメチルスルファミド、N,N,N',N'-テトラエチルスルファミド、ジメチルスルファモイルクロリド、メタンスルホンアミド、ベンゼンスルホンアミド、N-メチルベンゼンスルホンアミド、メチルアニリンスルホンアミド、N,N-ジメチルメタンスルホンアミドなどの酸素含有イオウ化合物類；
トリメチルホスファイト、トリエチルホスファイト、トリ2-エチルヘキシルホスファイト、ペンタメトキシホスホラン、トリメチルホスフェート、トリエチルホスフェート、トリ2-エチルヘキシルホスフェート、ジエチルクロロホスファイト、ジメチルクロロホスフェート、ジメチルジエトキシホスフィン、ジメチルメチルホスホネート、ジエチルメチルホスホネート、メチルジクロロホスファイト、エチルホスホロジクロリド、メチルジクロロホスフェート、エチルジエチルホスフィネート、ジメチルアセチルホスフィンなどの酸素含有リン化合物類；
2,2-ジイソブチル-1,3-ジメトキシプロパン、2-イソプロピル-2-イソブチル-1,3-ジメトキシプロパン、2-イソプロピル-2-イソペンチル-1,3-ジメトキシプロパン、2,2-ジシクロヘキシル-1,3-ジメトキシプロパン、2,2-ビス（シクロヘキシルメチル）-1,3-ジメトキシプロパン、2-シクロヘキシル-2-イソプロピル-1,3-ジメトキシプロパン、2-イソプロピル-2-s-ブチル-1,3-ジメトキシプロパン、2,2-ジフェニル-1,3-ジメトキシプロパン、2-シクロペンチル-2-イソプロピル-1,3-ジメトキシプロパン、9,9-ビス（メトキシメチル）フルオレン、9,9-ビス（エトキシメチル）フルオレン、9-メトキシ-9-エトキシメチルフルオレン、9,9-ビス（メトキシメチル）-2,7-ジメチルフルオレン、9,9-ビス（メトキシメチル）-2,6-ジイソプロピルフルオレン、9,9-ビス（メトキシメチル）-3,6-ジイソブチルフルオレン、9,9-ビス（メトキシメチル）-2-イソブチル-7-イソプロピルフルオレン、9,9-ビス（メトキシメチル）-2,7-ジクロロフルオレン、9,9-ビス（メトキシメチル）-2-クロロ-7-イソプロピルフルオレンなどのジエーテル類；
トリメチルアミン、トリエチルアミン、トリブチルアミン、トリベンジルアミン、テトラメチルエチレンジアミンなどのアミン類、酢酸N,N-ジメチルアミド、安息香酸N,N-ジエチルアミド、トルイル酸N,N-ジメチルアミドなどの酸アミド類、フタルイミド、スクシンイミドなどの酸イミド類；
アセトニトリル、ベンゾニトリル、トルニトリルなどのニトリル類；
ピリジン、メチルピリジン、エチルピリジン、ジメチルピリジンなどのピリジン類、ニトロメタン、ニトロエタン、ニトロプロパン、ニトロベンゼン、ニトロトルエンなどのニトロ化合物などが挙げられる。
【０４０５】
また、上記酸素含有化合物、窒素含有化合物以外のアルコキシ基含有化合物類、カルボニル基含有化合物類またはアミノ基含有化合物類としては、例えば下記一般式（c-3）または（c-4）で表される骨格を有する化合物が挙げられる。
Ｍ1Ａm1Ｘn1Ｒ13-(m1+n1)      …（c-3）
Ｍ2Ａm2Ｘn2Ｒ24-(m2+n2)      …（c-4）
式中、Ｍ1はＡｌまたはＢを示し、Ｍ2はＧｅ、Ｓｉ、ＴｉまたはＳｎを示す。
【０４０６】
Ｒ1およびＲ2は互いに同一でも異なっていてもよく、炭素原子数１〜１２の炭化水素基を示す。
Ａは−ＯＲ3、−ＣＯＲ4、−ＯＣＯＲ5または−ＮＲ6Ｒ7を示し、Ｒ3〜Ｒ7は炭素原子数１〜１２の置換または無置換の炭化水素基を示す。炭化水素基Ｒ3〜Ｒ7が置換されている場合の置換基は、Ｎ、Ｏ、Ｓなどの異原子を含み、例えばＣ−Ｏ−Ｃ、ＣＯＯＲ、−Ｃ−Ｎ−Ｃ−などの置換基を有する。また、Ｒ6とＲ7はそれぞれ互いに連結されて環状構造を形成していてもよい。
【０４０７】
Ｒ1〜Ｒ7が示す炭素原子数１〜１２の炭化水素基としては、例えばアルキル基、シクロアルキル基、アルキレン基、アリール基、アラルキル基などが挙げられ、具体的にはメチル、エチル、n-プロピル、イソプロピル、イソブチル、ペンチル、ヘキシル、オクチル、2-エチルヘキシル、シクロペンチル、シクロヘキシル、ビニル、フェニル、トリル、ベンジルなどが挙げられる。
【０４０８】
Ｘはハロゲンを示す。
ｍ１は１以上３以下の整数、ｍ２は１以上４以下の整数、ｎ１は０以上２以下の整数、ｎ２は０以上３以下の整数である。
このようなアルコキシ基含有化合物、カルボニル基含有化合物、アミノ基含有化合物としては、具体的には以下のような化合物が用いられる。
【０４０９】
トリメトキシアルミニウム、トリエトキシアルミニウム、トリイソプロポキシアルミニウム、トリ2-エチルヘキソキシアルミニウム、トリフェノキシアルミニウム、メチルアルミニウムビス（2,6-ジ-t-ブチル-4-メチルフェノキシド）、ジエチルアルミニウムエトキシド、トリスアセチルアセトナトアルミニウム、アルミニウムトリアクリレート、アルミニウムトリアセテート、アルミニウムトリメタクリレートなどの酸素含有アルミニウム化合物；
トリス（ジメチルアミノ）アルミニウム、トリス（ジエチルアミノ）アルミニウム、トリス（ジプロピルアミノ）アルミニウム、トリス（ジブチルアミノ）アルミニウム、ビス（ジメチルアミノ）アルミニウムクロリド、ビス（ジメチルアミノ）アルミニウムブロミド、ビス（ジエチルアミノ）アルミニウムクロリド、ビス（ジプロピルアミノ）アルミニウムクロリド、ビス（ジメチルアミノ）メチルアルミニウム、ビス（ジメチルアミノ）エチルアルミニウム、ビス（ジメチルアミノ）プロピルアルミニウム、ビス（ジメチルアミノ）イソブチルアルミニウム、ビス（ジメチルアミノ）フェニルアルミニウム、ジメチルアミノアルミニウムジクロリド、ジエチルアミノアルミニウムジクロリド、ジメチルアミノジメチルアルミニウム、ジメチルアミノジエチルアルミニウム、ジメチルアミノジプロピルアルミニウム、ジメチルアミノジイソブチルアルミニウム、ジメチルアミノジオクチルアルミニウム、ジメチルアミノジフェニルアルミニウムなどの窒素含有アルミニウム化合物；
トリメチルボレート、トリエチルボレート、トリイソプロピルボレート、トリ2-エチルヘキシルボレート、トリフェニルボレート、ジイソプロポキシメチルボラン、ブチルジイソプロポキシボラン、ジイソプロポキシフェニルボラン、ジエチルメトキシボランなどの酸素含有ホウ素化合物；
トリス（ジメチルアミノ）ボラン、トリス（ジエチルアミノ）ボラン、トリス（ジプロピルアミノ）ボラン、ビス（ジメチルアミノ）クロロボラン、ビス（ジメチルアミノ）ブロモボラン、ビス（ジメチルアミノ）メチルボラン、ビス（ジメチルアミノ）エチルボラン、ビス（ジメチルアミノ）プロピルボラン、ビス（ジメチルアミノ）ブチルボラン、ビス（ジメチルアミノ）フェニルボラン、ジメチルアミノジクロロボラン、ジメチルアミノジブロモボラン、ジメチルアミノジメチルボラン、ジメチルアミノジエチルボラン、ジメチルアミノジプロピルボラン、ジメチルアミノジイソブチルボラン、ジメチルアミノジフェニルボランなどの窒素含有ホウ素化合物；
テトラメトキシチタン、テトラエトキシチタン、テトライソプロポキシチタン、テトラブトキシチタン、テトラ2-エチルヘキソキシチタン、テトラフェノキシチタン、テトラベンジロキシチタン、トリイソプロポキシクロロチタン、トリイソプロポキシヨードチタン、ジエトキシジクロロチタン、ジイソプロポキシジクロロチタン、チタンテトラメタクリレートなどの酸素含有チタン化合物；
テトラキス（ジメチルアミノ）チタン、テトラキス（ジエチルアミノ）チタン、トリス（ジメチルアミノ）クロロチタン、トリス（ジメチルアミノ）ブロモチタン、トリス（ジエチルアミノ）クロロチタン、ビス（ジメチルアミノ）ジクロロチタン、ビス（ジエチルアミノ）ジクロロチタン、ジメチルアミノトリクロロチタン、ジエチルアミノトリクロロチタンなどの窒素含有チタン化合物；
テトラメトキシシラン、テトラエトキシシラン、テトラプロポキシシラン、テトラブトキシシラン、テトラ2-エチルヘキソキシシラン、テトラフェノキシシラン、テトラベンジロキシシラン、エチルトリメトキシシラン、エチルトリエトキシシラン、ビニルトリメトキシシラン、メチルトリメトキシシラン、n-プロピルトリエトキシシラン、デシルトリメトキシシラン、デシルトリエトキシシラン、フェニルトリメトキシシラン、γ-クロロプロピルトリメトキシシラン、メチルトリエトキシシラン、エチルトリエトキシシラン、ビニルトリエトキシシラン、t-ブチルトリエトキシシラン、n-ブチルトリエトキシシラン、iso-ブチルトリエトキシシラン、フェニルトリエトキシシラン、γ-アミノプロピルトリエトキシシラン、エチルトリイソプロポキシシラン、ビニルトリブトキシシラン、ビニルトリアセトキシシラン、メチルトリアリロキシ（allyloxy）シラン、シクロペンチルトリメトキシシラン、ヘキセニルトリメトキシシラン、2-メチルシクロペンチルトリメトキシシラン、2,3-ジメチルシクロペンチルトリメトキシシラン、シクロペンチルトリエトキシシラン、シクロヘキシルトリメトキシシラン、シクロヘキシルトリエトキシシラン、2-ノルボルナントリメトキシシラン、2-ノルボルナントリエトキシシラン、ジメチルジメトキシシラン、ジメチルジエトキシシシラン、ジイソプロピルジメトキシシラン、t-ブチルメチルジメトキシシラン、t-ブチルメチルジエトキシシラン、t-アミルメチルジエトキシシラン、ジフェニルジメトキシシラン、フェニルメチルジメトキシシラン、ジフェニルジエトキシシラン、ビスo-トリルジメトキシシラン、ビスm-トリルジメトキシシラン、ビスp-トリルジメトキシシラン、ビスp-トリルジエトキシシラン、ビスエチルフェニルジメトキシシラン、ジシクロヘキシルジメトキシシラン、シクロヘキシルメチルジメトキシシラン、シクロヘキシルメチルジエトキシシラン、2-ノルボルナンメチルジメトキシシラン、ジシクロペンチルジメトキシシラン、ビス（2-メチルシクロペンチル）ジメトキシシラン、ビス（2,3-ジメチルシクロペンチル）ジメトキシシラン、ジシクロペンチルジエトキシシラン、トリメチルメトキシシラン、トリメチルエトキシシラン、トリメチルフェノキシシラン、トリシクロペンチルメトキシシラン、トリシクロペンチルエトキシシラン、ジシクロペンチルメチルメトキシシラン、ジシクロペンチルエチルメトキシシラン、ジシクロペンチルメチルエトキシシラン、シクロペンチルジメチルメトキシシラン、シクロペンチルジエチルメトキシシラン、シクロペンチルジメチルエトキシシラン、ケイ酸エチル、ケイ酸ブチル、ビニルトリス（β-メトキシエトキシシラン）、ジメチルテトラエトキシジシロキサン、トリメトキシクロロシラン、トリエトキシクロロシラン、トリプロポキシクロロシラン、トリブトキシクロロシラン、トリ2-エチルヘキソキシクロロシラン、トリフェノキシクロロシラン、トリメトキシブロモシラン、トリエトキシブロモシラン、トリプロポキシブロモシラン、トリブトキシブロモシラン、トリ2-エチルヘキソキシブロモシラン、トリフェノキシブロモシラン、ジベンジロキシジクロロシラン、フェノキシトリクロロシラン、シリコンアセテート、シリコン���ンゾエート、シリコン2-エチルヘキサノエート、メチルトリアセトキシシラン、エチルトリアセトキシシラン、ビニルメチルジアセトキシシラン、フェニルメチルジアセトキシシラン、ジフェニルジアセトキシシラン、ジメチルジアセトキシシラン、トリメチルアセトキシシラン、アセチルトリフェニルシラン、ベンゾイルトリフェニルシラン、アセチルトリメチルシランなどの酸素含有シラン化合物；
テトラキス（ジメチルアミノ）シラン、テトラキス（ジエチルアミノ）シラン、トリス（ジメチルアミノ）クロロシラン、トリス（ジエチルアミノ）クロロシラン、トリス（ジメチルアミノ）メチルシラン、トリス（ジメチルアミノ）エチルシラン、トリス（ジメチルアミノ）フェニルシラン、ビス（ジメチルアミノ）ジクロロシラン、ビス（ジメチルアミノ）メチルクロロシラン、ビス（ジメチルアミノ）フェニルクロロシラン、ビス（ジメチルアミノ）ジメチルシラン、ビス（ジメチルアミノ）ジフェニルシラン、ビス（ジエチルアミノ）ジメチルシラン、ジメチルアミノトリクロロシラン、ジエチルアミノトリクロロシラン、ジメチルアミノトリメチルシラン、ジメチルアミノメチルジクロロシラン、トリメチルシリルピロールなどの窒素含有シラン化合物；
テトラメトキシゲルマン、テトラエトキシゲルマン、テトラプロポキシゲルマン、テトラブトキシゲルマン、テトラ2-エチルヘキソキシゲルマン、テトラフェノキシゲルマン、メチルトリエトキシゲルマン、エチルトリエトキシゲルマン、ジエチルジエトキシゲルマン、トリエチルメトキシゲルマン、ブチルジアセトキシゲルマン、トリブチルアセトキシゲルマン、トリエチルメタクリロキシゲルマントリフェニルアセチルゲルマンなどの酸素含有ゲルマニウム化合物；
テトラキス（ジメチルアミノ）ゲルマン、テトラキス（ジエチルアミノ）ゲルマン、トリス（ジメチルアミノ）クロロゲルマン、トリス（ジメチルアミノ）メチルゲルマン、トリス（ジメチルアミノ）エチルゲルマン、ビス（ジメチルアミノ）ジクロロゲルマン、ビス（ジメチルアミノ）ジメチルゲルマン、ビス（ジメチルアミノ）ジエチルゲルマン、ジメチルアミノトリクロロゲルマン、ジエチルアミノトリクロロゲルマン、ジメチルアミノトリメチルゲルマン、ジメチルアミノトリエチルゲルマン、ジメチルアミノトリフェニルゲルマンなどの窒素含有ゲルマニウム化合物；
ビスアセチルアセトナトジクロロ錫、ジブチルジメトキシ錫、ジブチルジブトキシ錫、トリブチルメトキシ錫、トリブチルエトキシ錫、錫アセテート、錫メタクリレート、ブチルトリス2-エチルヘキサノエート錫、ジメチルジアセトキシ錫、ジブチルジアセトキシ錫、トリプロピルアセトキシ錫、トリブチルアセトキシ錫などの酸素含有錫化合物；
テトラキス（ジメチルアミノ）錫、テトラキス（ジエチルアミノ）錫、トリス（ジメチルアミノ）クロロ錫、トリス（ジメチルアミノ）ブロモ錫、トリス（ジメチルアミノ）メチル錫、ビス（ジメチルアミノ）ジクロロ錫、ビス（ジメチルアミノ）ジメチル錫、ビス（ジメチルアミノ）ジエチル錫、ジメチルアミノトリクロロ錫、ジメチルアミノトリメチル錫、ジメチルアミノトリエチル錫、ジエチルアミノトリメチル錫、ジメチルアミノトリブチル錫、トリフェニルピペリジノ錫などの窒素含有錫化合物などが挙げられる。
【０４１０】
上記のような酸素含有化合物または窒素含有化合物（Ｃ）は、最終的に触媒成分中に含まれていればよく、必ずしも酸素含有化合物または窒素含有化合物（Ｃ）自体を用いなければならないわけではない。従って触媒の調製時に、酸素含有化合物または窒素含有化合物（Ｃ）を形成しうる化合物を用いて酸素含有化合物または窒素含有化合物（Ｃ）を形成させて最終的に触媒成分中に存在させるようにしてもよい。つまり、上記酸素含有化合物または窒素含有化合物（Ｃ）に属さない化合物を用いて、触媒の調製の途中で、該化合物と上記酸素含有化合物または窒素含有化合物（Ｃ）以外の酸素含有化合物または窒素含有化合物と接触反応させ、最終的に得られる触媒成分中において、酸素含有化合物または窒素含有化合物（Ｃ）としてもよい。
【０４１１】
これらの酸素含有化合物、窒素含有化合物うち好ましくは、炭素原子数１〜１８のアルコール類、炭素原子数１〜１８のハロゲン含有アルコール類、低級アルキル基を有してもよい炭素原子数６〜２０のフェノール類、炭素原子数２〜１５のアルデヒド類、炭素原子数１〜２０のカルボン酸類、炭素原子数３〜１５のケトン類、炭素原子数２〜１５の酸ハライド類、有機酸エステル類、炭素原子数２〜２０のエーテル類、エポキシド類、酸無水物類、ジエーテル類、酸素含有アルミニウム化合物、酸素含有ホウ素化合物、酸素含有チタン化合物、酸素含有シラン化合物、アミン類、酸アミド類、酸イミド類、窒素含有アルミニウム化合物、窒素含有ホウ素化合物、窒素含有チタン化合物、窒素含有シラン化合物、およびこれらを形成しうる化合物が挙げられ、
より好ましくは、炭素原子数１〜１８のアルコール類、炭素原子数１〜１８のハロゲン含有アルコール類、炭素原子数２〜１５のアルデヒド類、炭素原子数１〜２０のカルボン酸類、炭素原子数３〜１５のケトン類、炭素原子数２〜１５の酸ハライド類、有機酸エステル類、炭素原子数２〜２０のエーテル類、ジエーテル類、酸素含有アルミニウム化合物、酸素含有チタン化合物、酸素含有シラン化合物、アミン類、窒素含有アルミニウム化合物、窒素含有チタン化合物、窒素含有シラン化合物、およびこれらを形成しうる化合物が挙げられ、
さらに好ましくは、炭素原子数１〜１８のアルコール類、炭素原子数１〜１８のハロゲン含有アルコール類、炭素原子数１〜２０のカルボン酸類、有機酸エステル類、ジエーテル類、酸素含有アルミニウム化合物、酸素含有チタン化合物、酸素含有シラン化合物、アミン類が挙げられる。
【０４１２】
（Ｄ）酸素含有化合物または窒素含有化合物（Ｃ）と反応して、酸素含有化合物または窒素含有化合物（Ｃ）を遷移金属化合物（Ａ）に対して不活性化しうる不活性化化合物
（Ｄ）不活性化化合物としては、有機アルミニウム化合物類、ハロゲン化ホウ素化合物類、ハロゲン化リン化合物類、ハロゲン化イオウ化合物類、ハロゲン化チタン化合物類、ハロゲン化シラン化合物類、ハロゲン化ゲルマニウム化合物類、ハロゲン化錫化合物類などが挙げられる。但し、不活性化化合物（Ｄ）を用いる際には、該（Ｄ）は酸素含有化合物または窒素含有化合物（Ｃ）と同一ではない。
【０４１３】
このような有機アルミニウム化合物類としては、例えば下記式で表される。
Ｒan ＡｌＸ3-n
（式中、Ｒaは炭素原子数１〜１２の炭化水素基であり、Ｘはハロゲン原子または水素原子であり、ｎは１〜３である。）
炭素原子数１〜１２の炭化水素基は、例えばアルキル基、シクロアルキル基またはアリール基であり、具体的には、メチル基、エチル基、n-プロピル基、イソプロピル基、イソブチル基、ペンチル基、ヘキシル基、オクチル基、シクロペンチル基、シクロヘキシル基、フェニル基、トリル基などである。
【０４１４】
このような有機アルミニウム化合物としては、具体的には以下のような化合物が挙げられる。
トリメチルアルミニウム、トリエチルアルミニウム、トリイソプロピルアルミニウム、トリイソブチルアルミニウム、トリオクチルアルミニウム、トリ2-エチルヘキシルアルミニウムなどのトリアルキルアルミニウム；
イソプレニルアルミニウムなどのアルケニルアルミニウム；
ジメチルアルミニウムクロリド、ジエチルアルミニウムクロリド、ジイソプロピルアルミニウムクロリド、ジイソブチルアルミニウムクロリド、ジメチルアルミニウムブロミドなどのジアルキルアルミニウムハライド；
メチルアルミニウムセスキクロリド、エチルアルミニウムセスキクロリド、イソプロピルアルミニウムセスキクロリド、ブチルアルミニウムセスキクロリド、エチルアルミニウムセスキブロミドなどのアルキルアルミニウムセスキハライド；
メチルアルミニウムジクロリド、エチルアルミニウムジクロリド、イソプロピルアルミニウムジクロリド、エチルアルミニウムジブロミドなどのアルキルアルミニウムジハライド；
ジエチルアルミニウムハイドライド、ジイソブチルアルミニウムハイドライドなどのアルキルアルミニウムハイドライドなどが挙げられる。
【０４１５】
また下記式で表される有機アルミニウム化合物を用いることもできる。
Ｒan ＡｌＹ3-n
上記式において、Ｒaは上記と同様であり、Ｙは−ＯＲb基、−ＯＳｉＲc3基、−ＯＡｌＲd2基、−ＮＲe2基、−ＳｉＲf3基または−Ｎ（Ｒg）ＡｌＲh2基であり、ｎは１〜２であり、Ｒb、Ｒc、ＲdおよびＲhはメチル基、エチル基、イソプロピル基、イソブチル基、シクロヘキシル基、フェニル基などであり、Ｒeは水素、メチル基、エチル基、イソプロピル基、フェニル基、トリメチルシリル基などであり、ＲfおよびＲgはメチル基、エチル基などである。
【０４１６】
このような有機アルミニウム化合物としては、具体的には、以下のような化合物が用いられる。
（ｉ）ＲanＡｌ（ＯＲb）3-n で表される化合物、例えば
ジメチルアルミニウムメトキシド、ジエチルアルミニウムエトキシド、ジイソブチルアルミニウムメトキシド、ジエチルアルミニウム-2-エチルヘキソキシドなどのアルキルアルミニウムアルコキシド。
（ii）ＲanＡｌ（ＯＳiＲc3）3-n で表される化合物、例えば
Ｅt2Ａｌ（ＯＳiＭe3）、（iso-Ｂu）2Ａｌ（ＯＳiＭe3）、（iso-Ｂu）2Ａｌ（ＯＳiＥt3） など。
（iii）ＲanＡl（ＯＡlＲd2）3-n で表される化合物、例えば
Ｅt2ＡlＯＡlＥt2、（iso-Ｂu）2ＡlＯＡl（iso-Ｂu）2 など。
（iv）ＲanＡl（ＮＲe2）3-n で表される化合物、例えば
Ｍe2ＡlＮＥt2、Ｅt2ＡlＮＨＭe、Ｍe2ＡlＮＨＥt、Ｅt2ＡlＮ（Ｍe3Ｓi）2、（iso-Ｂu）2ＡlＮ（Ｍe3Ｓi）2 など、
（ｖ）ＲanＡl（ＳiＲf3）3-n で表される化合物、例えば
（iso-Ｂu）2ＡlＳiＭe3など。
（vi）ＲanＡl〔Ｎ（Ｒg）−ＡlＲh2〕3-n で表される化合物、例えば
Ｅt2ＡｌＮ（Ｍe）−ＡｌＥt2、（iso-Ｂu）2ＡｌＮ（Ｅt）Ａｌ（iso-Ｂu）2 など。
【０４１７】
また、有機アルミニウム化合物類として、第Ｉ族金属とアルミニウムとの錯アルキル化物である下記一般式で表される化合物を用いることができる。
Ｍ1ＡｌＲj4
（但し、Ｍ1はＬｉ、Ｎａ、Ｋであり、Ｒjは炭素原子数１〜１５の炭化水素基である）
具体的には、ＬｉＡｌ(Ｃ2Ｈ5)4、ＬｉＡｌ(Ｃ7Ｈ15)4などが挙げられる。
【０４１８】
また、ハロゲン化ホウ素化合物類、ハロゲン化リン化合物類、ハロゲン化イオウ化合物類、ハロゲン化ゲルマニウム化合物類、ハロゲン化シラン化合物類、ハロゲン化チタン化合物類、ハロゲン化錫化合物類としては、具体的には以下の化合物などが用いられる。
三フッ化ホウ素、三塩化ホウ素、三臭化ホウ素などのハロゲン化ホウ素化合物；
三塩化リン、三臭化リン、三ヨウ化リン、五塩化リン、五臭化リン、オキシ塩化リン、オキシ臭化リン、メチルジクロロホスフィン、エチルジクロロホスフィン、プロピルジクロロホスフィン、ブチルジクロロホスフィン、シクロヘキシルジクロロホスフィン、フェニルジクロロホスフィン、メチルジクロロホスフィンオキシド、エチルジクロロホスフィンオキシド、ブチルジクロロホスフィンオキシド、シクロヘキシルジクロロホスフィンオキシド、フェニルジクロロホスフィンオキシド、メチルフェニルクロロホスフィンオキシド、ジブロモトリフェニルホスホラン、テトラエチルホスホニウムクロリド、ジメチルジフェニルホスホニウムヨージド、エチルトリフェニルホスホニウムクロリド、アリルトリフェニルホスホニウムクロリド、ベンジルトリフェニルホスホニウムクロリド、アリルトリフェニルホスホニウムブロミド、ブチルトリフェニルホスホニウムブロミド、ベンジルトリフェニルホスホニウムブロミドなどのハロゲン化リン化合物；
二塩化イオウ、塩化チオニル、塩化スルフリル、臭化チオニルなどのハロゲン化イオウ化合物；
四フッ化チタン、四塩化チタン、四臭化チタン、四ヨウ化チタン、メトキシトリクロロチタン、エトキシトリクロロチタン、ブトキシトリクロロチタン、エトキシトリブロモチタン、ブトキシトリブロモチタン、ジメトキシジクロロチタン、ジエトキシジクロロチタン、ジブトキシジクロロチタン、ジエトキシジブロモチタン、トリメトキシクロロチタン、トリエトキシクロロチタン、トリブトキシクロロチタン、トリエトキシブロモチタンなどのハロゲン化チタン化合物；
四塩化ケイ素、四臭化ケイ素、四ヨウ化ケイ素、メトキシトリクロロシラン、エトキシトリクロロシラン、ブトキシトリクロロシラン、エトキシトリブロモシラン、ブトキシトリブロモシラン、ジメトキシジクロロシラン、ジエトキシジクロロシラン、ジブトキシジクロロシラン、ジエトキシジブロモシラン、トリメトキシクロロシラン、トリエトキシクロロシラン、トリブトキシクロロシラン、トリエトキシブロモシラン、メチルトリクロロシラン、エチルトリクロロシラン、ブチルトリクロロシラン、フェニルトリクロロシラン、ジメチルジクロロシラン、ジエチルジクロロシラン、ジブチルジクロロシラン、ジフェニルジクロロシラン、トリメチルクロロシラン、トリエチルクロロシラン、トリブチルクロロシラン、トリフェニルクロロシランなどのハロゲン化シラン化合物；
四フッ化ゲルマニウム、四塩化ゲルマニウム、四ヨウ化ゲルマニウム、メトキシトリクロロゲルマニウム、エトキシトリクロロゲルマニウム、ブトキシトリクロロゲルマニウム、エトキシトリブロモゲルマニウム、ブトキシトリブロモゲルマニウム、ジメトキシジクロロゲルマニウム、ジエトキシジクロロゲルマニウム、ジブトキシジクロロゲルマニウム、ジエトキシジブロモゲルマニウム、トリメトキシクロロゲルマニウム、トリエトキシクロロゲルマニウム、トリブトキシクロロゲルマニウム、トリエトキシブロモゲルマニウムなどのハロゲン化ゲルマニウム化合物；
四フッ化錫、四塩化錫、四臭化錫、四ヨウ化錫、メトキシトリクロロ錫、エトキシトリクロロ錫、ブトキシトリクロロ錫、エトキシトリブロモ錫、ブトキシトリブロモ錫、ジメトキシジクロロ錫、ジエトキシジクロロ錫、ジブトキシジクロロ錫、ジエトキシジブロモ錫、トリメトキシクロロ錫、トリエトキシクロロ錫、トリブトキシクロロ錫、トリエトキシブロモ錫、メチルトリクロロ錫、エチルトリクロロ錫、ブチルトリクロロ錫、フェニルトリクロロ錫、ジメチルジクロロ錫、ジエチルジクロロ錫、ジブチルジクロロ錫、ジフェニルジクロロ錫、トリメチルクロロ錫、トリエチルクロロ錫、トリブチルクロロ錫、トリフェニルクロロ錫などのハロゲン化錫化合物。
【０４１９】
これらの化合物は単独で用いてもよく、２種以上を組み合わせてもよい。また、炭化水素、ハロゲン化炭化水素に希釈してもよい。
これら（Ｄ）成分の具体例のうち、
好ましくは、トリアルキルアルミニム類、アルケニルアルミニウム類、ジアルキルアルミニウムハライド類、アルキルアルミニウムセスキハライド類、アルキルアルミニウムジハライド類、アルキルアルミニウムハイドライド類、アルキルアルミニウムアルコキシド類、(iso-Ｂｕ)2Ａｌ(ＯＳｉＭｅ3)、(iso-Ｂｕ)2Ａｌ(ＯＳｉＥｔ3)、Ｅｔ2ＡｌＯＡｌＥｔ2、(iso-Ｂｕ)2ＡｌＯＡｌ(iso-Ｂｕ)2、ＬｉＡｌ(Ｃ2Ｈ5)4、ハロゲン化シラン化合物類、およびハロゲン化チタン化合物類であり、
より好ましくは、トリアルキルアルミニム類、アルケニルアルミニウム類、ジアルキルアルミニウムハライド類、アルキルアルミニウムセスキハライド類、アルキルアルミニウムジハライド類、アルキルアルミニウムハイドライド類、アルキルアルミニウムアルコキシド類が挙げられる。
【０４２０】
次に本発明に係るオレフィン重合触媒を形成する各触媒成分の好ましい組合せを以下に例示する。
上記一般式（Ｉ）で示される遷移金属化合物（以下単に「化合物（Ｉ）」）と、ＣｄＩ2型またはＣｄＣｌ2型の層状結晶構造を有するイオン結合性化合物（b-1）から選ばれる少なくとも１種のルイス酸 （以下単に「（b-1）」）の組合せ。
・化合物（Ｉ）と、（b-1）、および酸素含有化合物または窒素含有化合物から選ばれる少なくとも１種の化合物（以下単に「（Ｃ）」）の組合せ。
・化合物（Ｉ）と、（b-1）、（Ｃ）、および（Ｃ）と反応して、（Ｃ）を化合物（Ｉ）に対して不活性化しうる不活性化化合物から選ばれる少なくとも1種の化合物（以下単に「（Ｄ）」）の組合せ。
・化合物（Ｉ）と、粘土・粘土鉱物またはイオン交換性層状化合物（b-2）から選ばれる少なくとも１種のルイス酸（以下単に「（b-2）」）の組合せ。
・化合物（Ｉ）と、（b-2）、および（Ｃ）の組合せ。
・化合物（Ｉ）と、（b-2）、（Ｃ）、および（Ｄ）の組合せ。
・化合物（Ｉ）と、ヘテロポリ化合物（b-3）から選ばれる少なくとも１種のルイス酸（以下単に「（b-3）」）の組合せ。
・化合物（Ｉ）と、（b-3）、および（Ｃ）の組合せ。
・化合物（Ｉ）と、（b-3）、（Ｃ）、および（Ｄ）の組合せ。
・化合物（Ｉ）と、ハロゲン化ランタノイド化合物（b-4）から選ばれる少なくとも１種のルイス酸（以下単に「（b-4）」）の組合せ。
・化合物（Ｉ）と、（b-4）、および（Ｃ）の組合せ。
・化合物（Ｉ）と、（b-4）、（Ｃ）、および（Ｄ）の組合せ。
・上記一般式（II）で示される遷移金属化合物（以下単に「化合物（II）」）と、（b-1）の組合せ。
・化合物（II）と、（b-1）、および（Ｃ）の組合せ。
・化合物（II）と、（b-1）、（Ｃ）、および（Ｄ）の組合せ。
・化合物（II）と、（b-2）の組合せ。
・化合物（II）と、（b-2）、および（Ｃ）の組合せ。
・化合物（II）と、（b-2）、（Ｃ）、および（Ｄ）の組合せ。
・化合物（II）と、（b-3）の組合せ。
・化合物（II）と、（b-3）、および（Ｃ）の組合せ。
・化合物（II）と、（b-3）、（Ｃ）、および（Ｄ）の組合せ。
・化合物（II）と、（b-4）の組合せ。
・化合物（II）と、（b-4）、および（Ｃ）の組合せ。
・化合物（II）と、（b-4）、（Ｃ）、および（Ｄ）の組合せ。
・上記一般式（III）で示される遷移金属化合物（以下単に「化合物（III）」）と、（b-1）の組合せ。
・化合物（III）と、（b-1）、および（Ｃ）の組合せ。
・化合物（III）と、（b-1）、（Ｃ）、および（Ｄ）の組合せ。
・化合物（III）と、（b-2）の組合せ。
・化合物（III）と、（b-2）、および（Ｃ）の組合せ。
・化合物（III）と、（b-2）、（Ｃ）、および（Ｄ）の組合せ。
・化合物（III）と、（b-3）の組合せ。
・化合物（III）と、（b-3）、および（Ｃ）の組合せ。
・化合物（III）と、（b-3）、（Ｃ）、および（Ｄ）の組合せ。
・化合物（III）と、（b-4）の組合せ。
・化合物（III）と、（b-4）、および（Ｃ）の組合せ。
・化合物（III）と、（b-4）、（Ｃ）、および（Ｄ）の組合せ。
・上記一般式（IVa）で示される遷移金属化合物（以下単に「化合物（IVa）」）と、（b-1）の組合せ。
・化合物（IVa）と、（b-1）、および（Ｃ）の組合せ。
・化合物（IVa）と、（b-1）、（Ｃ）、および（Ｄ）の組合せ。
・化合物（IVa）と、（b-2）の組合せ。
・化合物（IVa）と、（b-2）、および（Ｃ）の組合せ。
・化合物（IVa）と、（b-2）、（Ｃ）、および（Ｄ）の組合せ。
・化合物（IVa）と、（b-3）の組合せ。
・化合物（IVa）と、（b-3）、および（Ｃ）の組合せ。
・化合物（IVa）と、（b-3）、（Ｃ）、および（Ｄ）の組合せ。
・化合物（IVa）と、（b-4）の組合せ。
・化合物（IVa）と、（b-4）、および（Ｃ）の組合せ。
・化合物（IVa）と、（b-4）、（Ｃ）、および（Ｄ）の組合せ。
・上記一般式（IVb）で示される遷移金属化合物（以下単に「化合物（IVb）」）と、（b-1）、および（Ｃ）の組合せ。
・化合物（IVb）と、（b-1）、（Ｃ）、および（Ｄ）の組合せ。
・化合物（IVb）と、（b-2）、および（Ｃ）の組合せ。
・化合物（IVb）と、（b-2）、（Ｃ）、および（Ｄ）の組合せ。
・化合物（IVb）と、（b-3）の組合せ。
・化合物（IVb）と、（b-3）、および（Ｃ）の組合せ。
・化合物（IVb）と、（b-3）、（Ｃ）、および（Ｄ）の組合せ。
・化合物（IVb）と、（b-4）の組合せ。
・化合物（IVb）と、（b-4）、および（Ｃ）の組合せ。
・化合物（IVb）と、（b-4）、（Ｃ）、および（Ｄ）の組合せ。
・上記一般式（IVc）で示される遷移金属化合物（以下単に「化合物（IVc）」）と、（b-1）の組合せ。
・化合物（IVc）と、（b-1）、および（Ｃ）の組合せ。
・化合物（IVc）と、（b-1）、（Ｃ）、および（Ｄ）の組合せ。
・化合物（IVc）と、（b-2）の組合せ。
・化合物（IVc）と、（b-2）、および（Ｃ）の組合せ。
・化合物（IVc）と、（b-2）、（Ｃ）、および（Ｄ）の組合せ。
・化合物（IVc）と、（b-3）の組合せ。
・化合物（IVc）と、（b-3）、および（Ｃ）の組合せ。
・化合物（IVc）と、（b-3）、（Ｃ）、および（Ｄ）の組合せ。
・化合物（IVc）と、（b-4）の組合せ。
・化合物（IVc）と、（b-4）、および（Ｃ）の組合せ。
・化合物（IVc）と、（b-4）、（Ｃ）、および（Ｄ）の組合せ。
・上記一般式（Ｖ）で示される遷移金属化合物（以下単に「化合物（Ｖ）」）と、（b-1）の組合せ。
・化合物（Ｖ）と、（b-1）、および（Ｃ）の組合せ。
・化合物（Ｖ）と、（b-1）、（Ｃ）、および（Ｄ）の組合せ。
・化合物（Ｖ）と、（b-2）の組合せ。
・化合物（Ｖ）と、（b-2）、および（Ｃ）の組合せ。
・化合物（Ｖ）と、（b-2）、（Ｃ）、および（Ｄ）の組合せ。
・化合物（Ｖ）と、（b-3）の組合せ。
・化合物（Ｖ）と、（b-3）、および（Ｃ）の組合せ。
・化合物（Ｖ）と、（b-3）、（Ｃ）、および（Ｄ）の組合せ。
・化合物（Ｖ）と、（b-4）の組合せ。
・化合物（Ｖ）と、（b-4）、および（Ｃ）の組合せ。
・化合物（Ｖ）と、（b-4）、（Ｃ）、および（Ｄ）の組合せ。
・上記一般式（VI）で示される遷移金属化合物（以下単に「化合物（VI）」）と、（b-1）の組合せ。
・化合物（VI）と、（b-1）、および（Ｃ）の組合せ。
・化合物（VI）と、（b-1）、（Ｃ）、および（Ｄ）の組合せ。
・化合物（VI）と、（b-2）の組合せ。
・化合物（VI）と、（b-2）、および（Ｃ）の組合せ。
・化合物（VI）と、（b-2）、（Ｃ）、および（Ｄ）の組合せ。
・化合物（VI）と、（b-3）の組合せ。
・化合物（VI）と、（b-3）、および（Ｃ）の組合せ。
・化合物（VI）と、（b-3）、（Ｃ）、および（Ｄ）の組合せ。
・化合物（VI）と、（b-4）の組合せ。
・化合物（VI）と、（b-4）、および（Ｃ）の組合せ。
・化合物（VI）と、（b-4）、（Ｃ）、および（Ｄ）の組合せ。
・上記一般式（VII）で示される遷移金属化合物（以下単に「化合物（VII）」）と、（b-1）の組合せ。
・化合物（VII）と、（b-1）、および（Ｃ）の組合せ。
・化合物（VII）と、（b-1）、（Ｃ）、および（Ｄ）の組合せ。
・化合物（VII）と、（b-2）の組合せ。
・化合物（VII）と、（b-2）、および（Ｃ）の組合せ。
・化合物（VII）と、（b-2）、（Ｃ）、および（Ｄ）の組合せ。
・化合物（VII）と、（b-3）の組合せ。
・化合物（VII）と、（b-3）、および（Ｃ）の組合せ。
・化合物（VII）と、（b-3）、（Ｃ）、および（Ｄ）の組合せ。
・化合物（VII）と、（b-4）の組合せ。
・化合物（VII）と、（b-4）、および（Ｃ）の組合せ。
・化合物（VII）と、（b-4）、（Ｃ）、および（Ｄ）の組合せ。
・上記一般式（VIII）で示される遷移金属化合物（以下単に「化合物（VIII）」）と、（b-1）の組合せ。
・化合物（VIII）と、（b-1）、および（Ｃ）の組合せ。
・化合物（VIII）と、（b-1）、（Ｃ）、および（Ｄ）の組合せ。
・化合物（VIII）と、（b-2）の組合せ。
・化合物（VIII）と、（b-2）、および（Ｃ）の組合せ。
・化合物（VIII）と、（b-2）、（Ｃ）、および（Ｄ）の組合せ。
・化合物（VIII）と、（b-3）の組合せ。
・化合物（VIII）と、（b-3）、および（Ｃ）の組合せ。
・化合物（VIII）と、（b-3）、（Ｃ）、および（Ｄ）の組合せ。
・化合物（VIII）と、（b-4）の組合せ。
・化合物（VIII）と、（b-4）、および（Ｃ）の組合せ。
・化合物（VIII）と、（b-4）、（Ｃ）、および（Ｄ）の組合せ。
・上記一般式（IX）で示される遷移金属化合物（以下単に「化合物（IX）」）と、（b-1）の組合せ。
・化合物（IX）と、（b-1）、および（Ｃ）の組合せ。
・化合物（IX）と、（b-1）、（Ｃ）、および（Ｄ）の組合せ。
・化合物（IX）と、（b-2）の組合せ。
・化合物（IX）と、（b-2）、および（Ｃ）の組合せ。
・化合物（IX）と、（b-2）、（Ｃ）、および（Ｄ）の組合せ。
・化合物（IX）と、（b-3）の組合せ。
・化合物（IX）と、（b-3）、および（Ｃ）の組合せ。
・化合物（IX）と、（b-3）、（Ｃ）、および（Ｄ）の組合せ。
・化合物（IX）と、（b-4）の組合せ。
・化合物（IX）と、（b-4）、および（Ｃ）の組合せ。
・化合物（IX）と、（b-4）、（Ｃ）、および（Ｄ）の組合せ。
・上記一般式（Ｘ）で示される遷移金属化合物（以下単に「化合物（Ｘ）」）と、（b-1）の組合せ。
・化合物（Ｘ）と、（b-1）、および（Ｃ）の組合せ。
・化合物（Ｘ）と、（b-1）、（Ｃ）、および（Ｄ）の組合せ。
・化合物（Ｘ）と、（b-2）の組合せ。
・化合物（Ｘ）と、（b-2）、および（Ｃ）の組合せ。
・化合物（Ｘ）と、（b-2）、（Ｃ）、および（Ｄ）の組合せ。
・化合物（Ｘ）と、（b-3）の組合せ。
・化合物（Ｘ）と、（b-3）、および（Ｃ）の組合せ。
・化合物（Ｘ）と、（b-3）、（Ｃ）、および（Ｄ）の組合せ。
・化合物（Ｘ）と、（b-4）の組合せ。
・化合物（Ｘ）と、（b-4）、および（Ｃ）の組合せ。
・化合物（Ｘ）と、（b-4）、（Ｃ）、および（Ｄ）の組合せ。
・上記一般式（XIa）で示される遷移金属化合物（以下単に「化合物（XIa）」）と、（b-1）の組合せ。
・化合物（XIa）と、（b-1）、および（Ｃ）の組合せ。
・化合物（XIa）と、（b-1）、（Ｃ）、および（Ｄ）の組合せ。
・化合物（XIa）と、（b-2）、および（Ｃ）の組合せ。
・化合物（XIa）と、（b-2）、（Ｃ）、および（Ｄ）の組合せ。
・化合物（XIa）と、（b-3）の組合せ。
・化合物（XIa）と、（b-3）、および（Ｃ）の組合せ。
・化合物（XIa）と、（b-3）、（Ｃ）、および（Ｄ）の組合せ。
・化合物（XIa）と、（b-4）の組合せ。
・化合物（XIa）と、（b-4）、および（Ｃ）の組合せ。
・化合物（XIa）と、（b-4）、（Ｃ）、および（Ｄ）の組合せ。
・上記一般式（XIb）で示される遷移金属化合物（以下単に「化合物（XIb）」）と、（b-1）の組合せ。
・化合物（XIb）と、（b-1）、および（Ｃ）の組合せ。
・化合物（XIb）と、（b-1）、（Ｃ）、および（Ｄ）の組合せ。
・化合物（XIb）と、（b-2）の組合せ。
・化合物（XIb）と、（b-2）、および（Ｃ）の組合せ。
・化合物（XIb）と、（b-2）、（Ｃ）、および（Ｄ）の組合せ。
・化合物（XIb）と、（b-3）の組合せ。
・化合物（XIb）と、（b-3）、および（Ｃ）の組合せ。
・化合物（XIb）と、（b-3）、（Ｃ）、および（Ｄ）の組合せ。
・化合物（XIb）と、（b-4）の組合せ。
・化合物（XIb）と、（b-4）、および（Ｃ）の組合せ。
・化合物（XIb）と、（b-4）、（Ｃ）、および（Ｄ）の組合せ。
・上記一般式（XII）で示される遷移金属化合物（以下単に「化合物（XII）」）と、（b-1）の組合せ。
・化合物（XII）と、（b-1）、および（Ｃ）の組合せ。
・化合物（XII）と、（b-1）、（Ｃ）、および（Ｄ）の組合せ。
・化合物（XII）と、（b-2）の組合せ。
・化合物（XII）と、（b-2）、および（Ｃ）の組合せ。
・化合物（XII）と、（b-2）、（Ｃ）、および（Ｄ）の組合せ。
・化合物（XII）と、（b-3）の組合せ。
・化合物（XII）と、（b-3）、および（Ｃ）の組合せ。
・化合物（XII）と、（b-3）、（Ｃ）、および（Ｄ）の組合せ。
・化合物（XII）と、（b-4）の組合せ。
・化合物（XII）と、（b-4）、および（Ｃ）の組合せ。
・化合物（XII）と、（b-4）、（Ｃ）、および（Ｄ）の組合せ。
・上記一般式（XIII）で示される遷移金属化合物（以下単に「化合物（XIII）」）と、（b-1）の組合せ。
・化合物（XIII）と、（b-1）、および（Ｃ）の組合せ。
・化合物（XIII）と、（b-1）、（Ｃ）、および（Ｄ）の組合せ。
・化合物（XIII）と、（b-2）の組合せ。
・化合物（XIII）と、（b-2）、および（Ｃ）の組合せ。
・化合物（XIII）と、（b-2）、（Ｃ）、および（Ｄ）の組合せ。
・化合物（XIII）と、（b-3）の組合せ。
・化合物（XIII）と、（b-3）、および（Ｃ）の組合せ。
・化合物（XIII）と、（b-3）、（Ｃ）、および（Ｄ）の組合せ。
・化合物（XIII）と、（b-4）の組合せ。
・化合物（XIII）と、（b-4）、および（Ｃ）の組合せ。
・化合物（XIII）と、（b-4）、（Ｃ）、および（Ｄ）の組合せ。
・上記一般式（XIVa）で示される遷移金属化合物（以下単に「化合物（XIVa）」）と、（b-1）の組合せ。
・化合物（XIVa）と、（b-1）、および（Ｃ）の組合せ。
・化合物（XIVa）と、（b-1）、（Ｃ）、および（Ｄ）の組合せ。
・化合物（XIVa）と、（b-2）の組合せ。
・化合物（XIVa）と、（b-2）、および（Ｃ）の組合せ。
・化合物（XIVa）と、（b-2）、（Ｃ）、および（Ｄ）の組合せ。
・化合物（XIVa）と、（b-3）の組合せ。
・化合物（XIVa）と、（b-3）、および（Ｃ）の組合せ。
・化合物（XIVa）と、（b-3）、（Ｃ）、および（Ｄ）の組合せ。
・化合物（XIVa）と、（b-4）の組合せ。
・化合物（XIVa）と、（b-4）、および（Ｃ）の組合せ。
・化合物（XIVa）と、（b-4）、（Ｃ）、および（Ｄ）の組合せ。
・上記一般式（XIVb）で示される遷移金属化合物（以下単に「化合物（XIVb）」）と、（b-1）、および（Ｃ）の組合せ。
・化合物（XIVb）と、（b-1）、（Ｃ）、および（Ｄ）の組合せ。
・化合物（XIVb）と、（b-2）、および（Ｃ）の組合せ。
・化合物（XIVb）と、（b-2）、（Ｃ）、および（Ｄ）の組合せ。
・化合物（XIVb）と、（b-3）の組合せ。
・化合物（XIVb）と、（b-3）、および（Ｃ）の組合せ。
・化合物（XIVb）と、（b-3）、（Ｃ）、および（Ｄ）の組合せ。
・化合物（XIVb）と、（b-4）の組合せ。
・化合物（XIVb）と、（b-4）、および（Ｃ）の組合せ。
・化合物（XIVb）と、（b-4）、（Ｃ）、および（Ｄ）の組合せ。
・上記一般式（XIVc）で示される遷移金属化合物（以下単に「化合物（XIVc）」）と、（b-1）の組合せ。
・化合物（XIVc）と、（b-1）、および（Ｃ）の組合せ。
・化合物（XIVc）と、（b-1）、（Ｃ）、および（Ｄ）の組合せ。
・化合物（XIVc）と、（b-2）の組合せ。
・化合物（XIVc）と、（b-2）、および（Ｃ）の組合せ。
・化合物（XIVc）と、（b-2）、（Ｃ）、および（Ｄ）の組合せ。
・化合物（XIVc）と、（b-3）の組合せ。
・化合物（XIVc）と、（b-3）、および（Ｃ）の組合せ。
・化合物（XIVc）と、（b-3）、（Ｃ）、および（Ｄ）の組合せ。
・化合物（XIVc）と、（b-4）の組合せ。
・化合物（XIVc）と、（b-4）、および（Ｃ）の組合せ。
・化合物（XIVc）と、（b-4）、（Ｃ）、および（Ｄ）の組合せ。
・上記一般式（XV）で示される遷移金属化合物（以下単に「化合物（XV）」）と、（b-1）の組合せ。
・化合物（XV）と、（b-1）、および（Ｃ）の組合せ。
・化合物（XV）と、（b-1）、（Ｃ）、および（Ｄ）の組合せ。
・化合物（XV）と、（b-2）の組合せ。
・化合物（XV）と、（b-2）、および（Ｃ）の組合せ。
・化合物（XV）と、（b-2）、（Ｃ）、および（Ｄ）の組合せ。
・化合物（XV）と、（b-3）の組合せ。
・化合物（XV）と、（b-3）、および（Ｃ）の組合せ。
・化合物（XV）と、（b-3）、（Ｃ）、および（Ｄ）の組合せ。
・化合物（XV）と、（b-4）の組合せ。
・化合物（XV）と、（b-4）、および（Ｃ）の組合せ。
・化合物（XV）と、（b-4）、（Ｃ）、および（Ｄ）の組合せ。
・上記一般式（XVI）で示される遷移金属化合物（以下単に「化合物（XVI）」）と、（b-1）の組合せ。
・化合物（XVI）と、（b-1）、および（Ｃ）の組合せ。
・化合物（XVI）と、（b-1）、（Ｃ）、および（Ｄ）の組合せ。
・化合物（XVI）と、（b-2）の組合せ。
・化合物（XVI）と、（b-2）、および（Ｃ）の組合せ。
・化合物（XVI）と、（b-2）、（Ｃ）、および（Ｄ）の組合せ。
・化合物（XVI）と、（b-3）の組合せ。
・化合物（XVI）と、（b-3）、および（Ｃ）の組合せ。
・化合物（XVI）と、（b-3）、（Ｃ）、および（Ｄ）の組合せ。
・化合物（XVI）と、（b-4）の組合せ。
・化合物（XVI）と、（b-4）、および（Ｃ）の組合せ。
・化合物（XVI）と、（b-4）、（Ｃ）、および（Ｄ）の組合せ。
・上記一般式（XVII）で示される遷移金属化合物（以下単に「化合物（XVII）」）と、（b-1）の組合せ。
・化合物（XVII）と、（b-1）、および（Ｃ）の組合せ。
・化合物（XVII）と、（b-1）、（Ｃ）、および（Ｄ）の組合せ。
・化合物（XVII）と、（b-2）の組合せ。
・化合物（XVII）と、（b-2）、および（Ｃ）の組合せ。
・化合物（XVII）と、（b-2）、（Ｃ）、および（Ｄ）の組合せ。
・化合物（XVII）と、（b-3）の組合せ。
・化合物（XVII）と、（b-3）、および（Ｃ）の組合せ。
・化合物（XVII）と、（b-3）、（Ｃ）、および（Ｄ）の組合せ。
・化合物（XVII）と、（b-4）の組合せ。
・化合物（XVII）と、（b-4）、および（Ｃ）の組合せ。
・化合物（XVII）と、（b-4）、（Ｃ）、および（Ｄ）の組合せ。
・上記一般式（XVIII）で示される遷移金属化合物（以下単に「化合物（XVIII）」）と、（b-1）の組合せ。
・化合物（XVIII）と、（b-1）、および（Ｃ）の組合せ。
・化合物（XVIII）と、（b-1）、（Ｃ）、および（Ｄ）の組合せ。
・化合物（XVIII）と、（b-2）の組合せ。
・化合物（XVIII）と、（b-2）、および（Ｃ）の組合せ。
・化合物（XVIII）と、（b-2）、（Ｃ）、および（Ｄ）の組合せ。
・化合物（XVIII）と、（b-3）の組合せ。
・化合物（XVIII）と、（b-3）、および（Ｃ）の組合せ。
・化合物（XVIII）と、（b-3）、（Ｃ）、および（Ｄ）の組合せ。
・化合物（XVIII）と、（b-4）の組合せ。
・化合物（XVIII）と、（b-4）、および（Ｃ）の組合せ。
・化合物（XVIII）と、（b-4）、（Ｃ）、および（Ｄ）の組合せ。
・上記一般式（XIX）で示される遷移金属化合物（以下単に「化合物（XIX）」）と、（b-1）の組合せ。
・化合物（XIX）と、（b-1）、および（Ｃ）の組合せ。
・化合物（XIX）と、（b-1）、（Ｃ）、および（Ｄ）の組合せ。
・化合物（XIX）と、（b-2）の組合せ。
・化合物（XIX）と、（b-2）、および（Ｃ）の組合せ。
・化合物（XIX）と、（b-2）、（Ｃ）、および（Ｄ）の組合せ。
・化合物（XIX）と、（b-3）の組合せ。
・化合物（XIX）と、（b-3）、および（Ｃ）の組合せ。
・化合物（XIX）と、（b-3）、（Ｃ）、および（Ｄ）の組合せ。
・化合物（XIX）と、（b-4）の組合せ。
・化合物（XIX）と、（b-4）、および（Ｃ）の組合せ。
・化合物（XIX）と、（b-4）、（Ｃ）、および（Ｄ）の組合せ。
・上記一般式（XXa）で示される遷移金属化合物（以下単に「化合物（XXa）」）と、（b-1）の組合せ。
・化合物（XXa）と、（b-1）、および（Ｃ）の組合せ。
・化合物（XXa）と、（b-1）、（Ｃ）、および（Ｄ）の組合せ。
・化合物（XXa）と、（b-2）の組合せ。
・化合物（XXa）と、（b-2）、および（Ｃ）の組合せ。
・化合物（XXa）と、（b-2）、（Ｃ）、および（Ｄ）の組合せ。
・化合物（XXa）と、（b-3）の組合せ。
・化合物（XXa）と、（b-3）、および（Ｃ）の組合せ。
・化合物（XXa）と、（b-3）、（Ｃ）、および（Ｄ）の組合せ。
・化合物（XXa）と、（b-4）の組合せ。
・化合物（XXa）と、（b-4）、および（Ｃ）の組合せ。
・化合物（XXa）と、（b-4）、（Ｃ）、および（Ｄ）の組合せ。
・上記一般式（XXb）で示される遷移金属化合物（以下単に「化合物（XXb）」）と、（b-1）の組合せ。
・化合物（XXb）と、（b-1）、および（Ｃ）の組合せ。
・化合物（XXb）と、（b-1）、（Ｃ）、および（Ｄ）の組合せ。
・化合物（XXb）と、（b-2）の組合せ。
・化合物（XXb）と、（b-2）、および（Ｃ）の組合せ。
・化合物（XXb）と、（b-2）、（Ｃ）、および（Ｄ）の組合せ。
・化合物（XXb）と、（b-3）の組合せ。
・化合物（XXb）と、（b-3）、および（Ｃ）の組合せ。
・化合物（XXb）と、（b-3）、（Ｃ）、および（Ｄ）の組合せ。
・化合物（XXb）と、（b-4）の組合せ。
・化合物（XXb）と、（b-4）、および（Ｃ）の組合せ。
・化合物（XXb）と、（b-4）、（Ｃ）、および（Ｄ）の組合せ。
・上記一般式（XXIa）で示される遷移金属化合物（以下単に「化合物（XXIa）」）と、（b-1）の組合せ。
・化合物（XXIa）と、（b-1）、および（Ｃ）の組合せ。
・化合物（XXIa）と、（b-1）、（Ｃ）、および（Ｄ）の組合せ。
・化合物（XXIa）と、（b-2）の組合せ。
・化合物（XXIa）と、（b-2）、および（Ｃ）の組合せ。
・化合物（XXIa）と、（b-2）、（Ｃ）、および（Ｄ）の組合せ。
・化合物（XXIa）と、（b-3）の組合せ。
・化合物（XXIa）と、（b-3）、および（Ｃ）の組合せ。
・化合物（XXIa）と、（b-3）、（Ｃ）、および（Ｄ）の組合せ。
・化合物（XXIa）と、（b-4）の組合せ。
・化合物（XXIa）と、（b-4）、および（Ｃ）の組合せ。
・化合物（XXIa）と、（b-4）、（Ｃ）、および（Ｄ）の組合せ。
・上記一般式（XXIb）で示される遷移金属化合物（以下単に「化合物（XXIb）」）と、（b-1）の組合せ。
・化合物（XXIb）と、（b-1）、および（Ｃ）の組合せ。
・化合物（XXIb）と、（b-1）、（Ｃ）、および（Ｄ）の組合せ。
・化合物（XXIb）と、（b-2）の組合せ。
・化合物（XXIb）と、（b-2）、および（Ｃ）の組合せ。
・化合物（XXIb）と、（b-2）、（Ｃ）、および（Ｄ）の組合せ。
・化合物（XXIb）と、（b-3）の組合せ。
・化合物（XXIb）と、（b-3）、および（Ｃ）の組合せ。
・化合物（XXIb）と、（b-3）、（Ｃ）、および（Ｄ）の組合せ。
・化合物（XXIb）と、（b-4）の組合せ。
・化合物（XXIb）と、（b-4）、および（Ｃ）の組合せ。
・化合物（XXIb）と、（b-4）、（Ｃ）、および（Ｄ）の組合せ。
・上記一般式（XXII）で示される遷移金属化合物（以下単に「化合物（XXII）」）と、（b-1）の組合せ。
・化合物（XXII）と、（b-1）、および（Ｃ）の組合せ。
・化合物（XXII）と、（b-1）、（Ｃ）、および（Ｄ）の組合せ。
・化合物（XXII）と、（b-2）の組合せ。
・化合物（XXII）と、（b-2）、および（Ｃ）の組合せ。
・化合物（XXII）と、（b-2）、（Ｃ）、および（Ｄ）の組合せ。
・化合物（XXII）と、（b-3）の組合せ。
・化合物（XXII）と、（b-3）、および（Ｃ）の組合せ。
・化合物（XXII）と、（b-3）、（Ｃ）、および（Ｄ）の組合せ。
・化合物（XXII）と、（b-4）の組合せ。
・化合物（XXII）と、（b-4）、および（Ｃ）の組合せ。
・化合物（XXII）と、（b-4）、（Ｃ）、および（Ｄ）の組合せ。
・上記一般式（XXIII）で示される遷移金属化合物（以下単に「化合物（XXIII）」）と、（b-1）の組合せ。
・化合物（XXIII）と、（b-1）、および（Ｃ）の組合せ。
・化合物（XXIII）と、（b-1）、（Ｃ）、および（Ｄ）の組合せ。
・化合物（XXIII）と、（b-2）の組合せ。
・化合物（XXIII）と、（b-2）、および（Ｃ）の組合せ。
・化合物（XXIII）と、（b-2）、（Ｃ）、および（Ｄ）の組合せ。
・化合物（XXIII）と、（b-3）の組合せ。
・化合物（XXIII）と、（b-3）、および（Ｃ）の組合せ。
・化合物（XXIII）と、（b-3）、（Ｃ）、および（Ｄ）の組合せ。
・化合物（XXIII）と、（b-4）の組合せ。
・化合物（XXIII）と、（b-4）、および（Ｃ）の組合せ。
・化合物（XXIII）と、（b-4）、（Ｃ）、および（Ｄ）の組合せ。
・上記一般式（XXIV）で示される遷移金属化合物（以下単に「化合物（XXIV）」）と、（b-1）の組合せ。
・化合物（XXIV）と、（b-1）、および（Ｃ）の組合せ。
・化合物（XXIV）と、（b-1）、（Ｃ）、および（Ｄ）の組合せ。
・化合物（XXIV）と、（b-2）の組合せ。
・化合物（XXIV）と、（b-2）、および（Ｃ）の組合せ。
・化合物（XXIV）と、（b-2）、（Ｃ）、および（Ｄ）の組合せ。
・化合物（XXIV）と、（b-3）の組合せ。
・化合物（XXIV）と、（b-3）、および（Ｃ）の組合せ。
・化合物（XXIV）と、（b-3）、（Ｃ）、および（Ｄ）の組合せ。
・化合物（XXIV）と、（b-4）の組合せ。
・化合物（XXIV）と、（b-4）、および（Ｃ）の組合せ。
・化合物（XXIV）と、（b-4）、（Ｃ）、および（Ｄ）の組合せ。
・上記一般式（XXV）で示される遷移金属化合物（以下単に「化合物（XXV）」）と、（b-1）の組合せ。
・化合物（XXV）と、（b-1）、および（Ｃ）の組合せ。
・化合物（XXV）と、（b-1）、（Ｃ）、および（Ｄ）の組合せ。
・化合物（XXV）と、（b-2）の組合せ。
・化合物（XXV）と、（b-2）、および（Ｃ）の組合せ。
・化合物（XXV）と、（b-2）、（Ｃ）、および（Ｄ）の組合せ。
・化合物（XXV）と、（b-3）の組合せ。
・化合物（XXV）と、（b-3）、および（Ｃ）の組合せ。
・化合物（XXV）と、（b-3）、（Ｃ）、および（Ｄ）の組合せ。
・化合物（XXV）と、（b-4）の組合せ。
・化合物（XXV）と、（b-4）、および（Ｃ）の組合せ。
・化合物（XXV）と、（b-4）、（Ｃ）、および（Ｄ）の組合せ。
・上記一般式（XXVI）で示される遷移金属化合物（以下単に「化合物（XXVI）」）と、（b-1）の組合せ。
・化合物（XXVI）と、（b-1）、および（Ｃ）の組合せ。
・化合物（XXVI）と、（b-1）、（Ｃ）、および（Ｄ）の組合せ。
・化合物（XXVI）と、（b-2）の組合せ。
・化合物（XXVI）と、（b-2）、および（Ｃ）の組合せ。
・化合物（XXVI）と、（b-2）、（Ｃ）、および（Ｄ）の組合せ。
・化合物（XXVI）と、（b-3）の組合せ。
・化合物（XXVI）と、（b-3）、および（Ｃ）の組合せ。
・化合物（XXVI）と、（b-3）、（Ｃ）、および（Ｄ）の組合せ。
・化合物（XXVI）と、（b-4）の組合せ。
・化合物（XXVI）と、（b-4）、および（Ｃ）の組合せ。
・化合物（XXVI）と、（b-4）、（Ｃ）、および（Ｄ）の組合せ。
・上記一般式（XXVII）で示される遷移金属化合物（以下単に「化合物（XXVII）」）と、（b-1）の組合せ。
・化合物（XXVII）と、（b-1）、および（Ｃ）の組合せ。
・化合物（XXVII）と、（b-1）、（Ｃ）、および（Ｄ）の組合せ。
・化合物（XXVII）と、（b-2）の組合せ。
・化合物（XXVII）と、（b-2）、および（Ｃ）の組合せ。
・化合物（XXVII）と、（b-2）、（Ｃ）、および（Ｄ）の組合せ。
・化合物（XXVII）と、（b-3）の組合せ。
・化合物（XXVII）と、（b-3）、および（Ｃ）の組合せ。
・化合物（XXVII）と、（b-3）、（Ｃ）、および（Ｄ）の組合せ。
・化合物（XXVII）と、（b-4）の組合せ。
・化合物（XXVII）と、（b-4）、および（Ｃ）の組合せ。
・化合物（XXVII）と、（b-4）、（Ｃ）、および（Ｄ）の組合せ。
・上記一般式（XXVIII）で示される遷移金属化合物（以下単に「化合物（XXVIII）」）と、（b-1）の組合せ。
・化合物（XXVIII）と、（b-1）、および（Ｃ）の組合せ。
・化合物（XXVIII）と、（b-1）、（Ｃ）、および（Ｄ）の組合せ。
・化合物（XXVIII）と、（b-2）の組合せ。
・化合物（XXVIII）と、（b-2）、および（Ｃ）の組合せ。
・化合物（XXVIII）と、（b-2）、（Ｃ）、および（Ｄ）の組合せ。
・化合物（XXVIII）と、（b-3）の組合せ。
・化合物（XXVIII）と、（b-3）、および（Ｃ）の組合せ。
・化合物（XXVIII）と、（b-3）、（Ｃ）、および（Ｄ）の組合せ。
・化合物（XXVIII）と、（b-4）の組合せ。
・化合物（XXVIII）と、（b-4）、および（Ｃ）の組合せ。
・化合物（XXVIII）と、（b-4）、（Ｃ）、および（Ｄ）の組合せ。
・上記一般式（XXIX）で示される遷移金属化合物（以下単に「化合物（XXIX）」）と、（b-1）の組合せ。
・化合物（XXIX）と、（b-1）、および（Ｃ）の組合せ。
・化合物（XXIX）と、（b-1）、（Ｃ）、および（Ｄ）の組合せ。
・化合物（XXIX）と、（b-2）の組合せ。
・化合物（XXIX）と、（b-2）、および（Ｃ）の組合せ。
・化合物（XXIX）と、（b-2）、（Ｃ）、および（Ｄ）の組合せ。
・化合物（XXIX）と、（b-3）の組合せ。
・化合物（XXIX）と、（b-3）、および（Ｃ）の組合せ。
・化合物（XXIX）と、（b-3）、（Ｃ）、および（Ｄ）の組合せ。
・化合物（XXIX）と、（b-4）の組合せ。
・化合物（XXIX）と、（b-4）、および（Ｃ）の組合せ。
・化合物（XXIX）と、（b-4）、（Ｃ）、および（Ｄ）の組合せ。
・上記一般式（XXX）で示される遷移金属化合物（以下単に「化合物（XXX）」）と、（b-1）の組合せ。
・化合物（XXX）と、（b-1）、および（Ｃ）の組合せ。
・化合物（XXX）と、（b-1）、（Ｃ）、および（Ｄ）の組合せ。
・化合物（XXX）と、（b-2）の組合せ。
・化合物（XXX）と、（b-2）、および（Ｃ）の組合せ。
・化合物（XXX）と、（b-2）、（Ｃ）、および（Ｄ）の組合せ。
・化合物（XXX）と、（b-3）の組合せ。
・化合物（XXX）と、（b-3）、および（Ｃ）の組合せ。
・化合物（XXX）と、（b-3）、（Ｃ）、および（Ｄ）の組合せ。
・化合物（XXX）と、（b-4）の組合せ。
・化合物（XXX）と、（b-4）、および（Ｃ）の組合せ。
・化合物（XXX）と、（b-4）、（Ｃ）、および（Ｄ）の組合せ。
・上記一般式（XXXIa）で示される遷移金属化合物（以下単に「化合物（XXXIa）」）と、（b-1）の組合せ。
・化合物（XXXIa）と、（b-1）、および（Ｃ）の組合せ。
・化合物（XXXIa）と、（b-1）、（Ｃ）、および（Ｄ）の組合せ。
・化合物（XXXIa）と、（b-2）の組合せ。
・化合物（XXXIa）と、（b-2）、および（Ｃ）の組合せ。
・化合物（XXXIa）と、（b-2）、（Ｃ）、および（Ｄ）の組合せ。
・化合物（XXXIa）と、（b-3）の組合せ。
・化合物（XXXIa）と、（b-3）、および（Ｃ）の組合せ。
・化合物（XXXIa）と、（b-3）、（Ｃ）、および（Ｄ）の組合せ。
・化合物（XXXIa）と、（b-4）の組合せ。
・化合物（XXXIa）と、（b-4）、および（Ｃ）の組合せ。
・化合物（XXXIa）と、（b-4）、（Ｃ）、および（Ｄ）の組合せ。
・上記一般式（XXXIb）で示される遷移金属化合物（以下単に「化合物（XXXIb）」）と、（b-1）の組合せ。
・化合物（XXXIb）と、（b-1）、および（Ｃ）の組合せ。
・化合物（XXXIb）と、（b-1）、（Ｃ）、および（Ｄ）の組合せ。
・化合物（XXXIb）と、（b-2）の組合せ。
・化合物（XXXIb）と、（b-2）、および（Ｃ）の組合せ。
・化合物（XXXIb）と、（b-2）、（Ｃ）、および（Ｄ）の組合せ。
・化合物（XXXIb）と、（b-3）の組合せ。
・化合物（XXXIb）と、（b-3）、および（Ｃ）の組合せ。
・化合物（XXXIb）と、（b-3）、（Ｃ）、および（Ｄ）の組合せ。
・化合物（XXXIb）と、（b-4）の組合せ。
・化合物（XXXIb）と、（b-4）、および（Ｃ）の組合せ。
・化合物（XXXIb）と、（b-4）、（Ｃ）、および（Ｄ）の組合せ。
・上記一般式（XXXIIa）で示される遷移金属化合物（以下単に「化合物（XXXIIa）」）と、（b-1）の組合せ。
・化合物（XXXIIa）と、（b-1）、および（Ｃ）の組合せ。
・化合物（XXXIIa）と、（b-1）、（Ｃ）、および（Ｄ）の組合せ。
・化合物（XXXIIa）と、（b-2）の組合せ。
・化合物（XXXIIa）と、（b-2）、および（Ｃ）の組合せ。
・化合物（XXXIIa）と、（b-2）、（Ｃ）、および（Ｄ）の組合せ。
・化合物（XXXIIa）と、（b-3）の組合せ。
・化合物（XXXIIa）と、（b-3）、および（Ｃ）の組合せ。
・化合物（XXXIIa）と、（b-3）、（Ｃ）、および（Ｄ）の組合せ。
・化合物（XXXIIa）と、（b-4）の組合せ。
・化合物（XXXIIa）と、（b-4）、および（Ｃ）の組合せ。
・化合物（XXXIIa）と、（b-4）、（Ｃ）、および（Ｄ）の組合せ。
・上記一般式（XXXIIb）で示される遷移金属化合物（以下単に「化合物（XXXIIb）」）と、（b-1）の組合せ。
・化合物（XXXIIb）と、（b-1）、および（Ｃ）の組合せ。
・化合物（XXXIIb）と、（b-1）、（Ｃ）、および（Ｄ）の組合せ。
・化合物（XXXIIb）と、（b-2）の組合せ。
・化合物（XXXIIb）と、（b-2）、および（Ｃ）の組合せ。
・化合物（XXXIIb）と、（b-2）、（Ｃ）、および（Ｄ）の組合せ。
・化合物（XXXIIb）と、（b-3）の組合せ。
・化合物（XXXIIb）と、（b-3）、および（Ｃ）の組合せ。
・化合物（XXXIIb）と、（b-3）、（Ｃ）、および（Ｄ）の組合せ。
・化合物（XXXIIb）と、（b-4）の組合せ。
・化合物（XXXIIb）と、（b-4）、および（Ｃ）の組合せ。
・化合物（XXXIIb）と、（b-4）、（Ｃ）、および（Ｄ）の組合せ。
【０４２１】
また、より好ましい組合せとしては、
・化合物（Ｉ）と、（b-1）、および（Ｃ）の組合せ。
・化合物（Ｉ）と、（b-1）、（Ｃ）、および（Ｄ）の組合せ。
・化合物（Ｉ）と、（b-2）の組合せ。
・化合物（Ｉ）と、（b-2）、および（Ｃ）の組合せ。
・化合物（Ｉ）と、（b-2）、（Ｃ）、および（Ｄ）の組合せ。
・化合物（Ｉ）と、（b-3）の組合せ。
・化合物（Ｉ）と、（b-3）、および（Ｃ）の組合せ。
・化合物（Ｉ）と、（b-3）、（Ｃ）、および（Ｄ）の組合せ。
・化合物（Ｉ）と、（b-4）、（Ｃ）、および（Ｄ）の組合せ。
・化合物（II）と、（b-1）、および（Ｃ）の組合せ。
・化合物（II）と、（b-1）、（Ｃ）、および（Ｄ）の組合せ。
・化合物（II）と、（b-2）の組合せ。
・化合物（II）と、（b-2）、および（Ｃ）の組合せ。
・化合物（II）と、（b-2）、（Ｃ）、および（Ｄ）の組合せ。
・化合物（II）と、（b-3）の組合せ。
・化合物（II）と、（b-3）、および（Ｃ）の組合せ。
・化合物（II）と、（b-3）、（Ｃ）、および（Ｄ）の組合せ。
・化合物（II）と、（b-4）、（Ｃ）、および（Ｄ）の組合せ。
・化合物（III）と、（b-1）、および（Ｃ）の組合せ。
・化合物（III）と、（b-1）、（Ｃ）、および（Ｄ）の組合せ。
・化合物（III）と、（b-2）の組合せ。
・化合物（III）と、（b-2）、および（Ｃ）の組合せ。
・化合物（III）と、（b-2）、（Ｃ）、および（Ｄ）の組合せ。
・化合物（III）と、（b-3）の組合せ。
・化合物（III）と、（b-3）、および（Ｃ）の組合せ。
・化合物（III）と、（b-3）、（Ｃ）、および（Ｄ）の組合せ。
・化合物（III）と、（b-4）、（Ｃ）、および（Ｄ）の組合せ。
・化合物（IVa）と、（b-1）、および（Ｃ）の組合せ。
・化合物（IVa）と、（b-1）、（Ｃ）、および（Ｄ）の組合せ。
・化合物（IVa）と、（b-2）の組合せ。
・化合物（IVa）と、（b-2）、および（Ｃ）の組合せ。
・化合物（IVa）と、（b-2）、（Ｃ）、および（Ｄ）の組合せ。
・化合物（IVa）と、（b-3）の組合せ。
・化合物（IVa）と、（b-3）、および（Ｃ）の組合せ。
・化合物（IVa）と、（b-3）、（Ｃ）、および（Ｄ）の組合せ。
・化合物（IVa）と、（b-4）、（Ｃ）、および（Ｄ）の組合せ。
・化合物（IVc）と、（b-1）、および（Ｃ）の組合せ。
・化合物（IVc）と、（b-1）、（Ｃ）、および（Ｄ）の組合せ。
・化合物（IVc）と、（b-2）の組合せ。
・化合物（IVc）と、（b-2）、および（Ｃ）の組合せ。
・化合物（IVc）と、（b-2）、（Ｃ）、および（Ｄ）の組合せ。
・化合物（IVc）と、（b-3）の組合せ。
・化合物（IVc）と、（b-3）、および（Ｃ）の組合せ。
・化合物（IVc）と、（b-3）、（Ｃ）、および（Ｄ）の組合せ。
・化合物（IVc）と、（b-4）、（Ｃ）、および（Ｄ）の組合せ。
・化合物（VI）と、（b-1）、および（Ｃ）の組合せ。
・化合物（VI）と、（b-1）、（Ｃ）、および（Ｄ）の組合せ。
・化合物（VI）と、（b-2）の組合せ。
・化合物（VI）と、（b-2）、および（Ｃ）の組合せ。
・化合物（VI）と、（b-2）、（Ｃ）、および（Ｄ）の組合せ。
・化合物（VI）と、（b-3）の組合せ。
・化合物（VI）と、（b-3）、および（Ｃ）の組合せ。
・化合物（VI）と、（b-3）、（Ｃ）、および（Ｄ）の組合せ。
・化合物（VI）と、（b-4）、（Ｃ）、および（Ｄ）の組合せ。
・化合物（Ｘ）と、（b-1）、および（Ｃ）の組合せ。
・化合物（Ｘ）と、（b-1）、（Ｃ）、および（Ｄ）の組合せ。
・化合物（Ｘ）と、（b-2）の組合せ。
・化合物（Ｘ）と、（b-2）、および（Ｃ）の組合せ。
・化合物（Ｘ）と、（b-2）、（Ｃ）、および（Ｄ）の組合せ。
・化合物（Ｘ）と、（b-3）の組合せ。
・化合物（Ｘ）と、（b-3）、および（Ｃ）の組合せ。
・化合物（Ｘ）と、（b-3）、（Ｃ）、および（Ｄ）の組合せ。
・化合物（Ｘ）と、（b-4）、（Ｃ）、および（Ｄ）の組合せ。
・化合物（XIa）と、（b-1）、および（Ｃ）の組合せ。
・化合物（XIa）と、（b-1）、（Ｃ）、および（Ｄ）の組合せ。
・化合物（XIb）と、（b-1）、および（Ｃ）の組合せ。
・化合物（XIb）と、（b-1）、（Ｃ）、および（Ｄ）の組合せ。
・化合物（XIb）と、（b-2）の組合せ。
・化合物（XIb）と、（b-2）、および（Ｃ）の組合せ。
・化合物（XIb）と、（b-2）、（Ｃ）、および（Ｄ）の組合せ。
・化合物（XIb）と、（b-3）の組合せ。
・化合物（XIb）と、（b-3）、および（Ｃ）の組合せ。
・化合物（XIb）と、（b-3）、（Ｃ）、および（Ｄ）の組合せ。
・化合物（XIb）と、（b-4）、（Ｃ）、および（Ｄ）の組合せ。
・化合物（XII）と、（b-1）、および（Ｃ）の組合せ。
・化合物（XII）と、（b-1）、（Ｃ）、および（Ｄ）の組合せ。
・化合物（XII）と、（b-2）の組合せ。
・化合物（XII）と、（b-2）、および（Ｃ）の組合せ。
・化合物（XII）と、（b-2）、（Ｃ）、および（Ｄ）の組合せ。
・化合物（XII）と、（b-3）の組合せ。
・化合物（XII）と、（b-3）、および（Ｃ）の組合せ。
・化合物（XII）と、（b-3）、（Ｃ）、および（Ｄ）の組合せ。
・化合物（XII）と、（b-4）、（Ｃ）、および（Ｄ）の組合せ。
・化合物（XIII）と、（b-1）、および（Ｃ）の組合せ。
・化合物（XIII）と、（b-1）、（Ｃ）、および（Ｄ）の組合せ。
・化合物（XIII）と、（b-2）の組合せ。
・化合物（XIII）と、（b-2）、および（Ｃ）の組合せ。
・化合物（XIII）と、（b-2）、（Ｃ）、および（Ｄ）の組合せ。
・化合物（XIII）と、（b-3）の組合せ。
・化合物（XIII）と、（b-3）、および（Ｃ）の組合せ。
・化合物（XIII）と、（b-3）、（Ｃ）、および（Ｄ）の組合せ。
・化合物（XIII）と、（b-4）、（Ｃ）、および（Ｄ）の組合せ。
・化合物（XIVa）と、（b-1）、および（Ｃ）の組合せ。
・化合物（XIVa）と、（b-1）、（Ｃ）、および（Ｄ）の組合せ。
・化合物（XIVa）と、（b-2）の組合せ。
・化合物（XIVa）と、（b-2）、および（Ｃ）の組合せ。
・化合物（XIVa）と、（b-2）、（Ｃ）、および（Ｄ）の組合せ。
・化合物（XIVa）と、（b-3）の組合せ。
・化合物（XIVa）と、（b-3）、および（Ｃ）の組合せ。
・化合物（XIVa）と、（b-3）、（Ｃ）、および（Ｄ）の組合せ。
・化合物（XIVa）と、（b-4）、（Ｃ）、および（Ｄ）の組合せ。
・化合物（XIVc）と、（b-1）、および（Ｃ）の組合せ。
・化合物（XIVc）と、（b-1）、（Ｃ）、および（Ｄ）の組合せ。
・化合物（XIVc）と、（b-2）の組合せ。
・化合物（XIVc）と、（b-2）、および（Ｃ）の組合せ。
・化合物（XIVc）と、（b-2）、（Ｃ）、および（Ｄ）の組合せ。
・化合物（XIVc）と、（b-3）の組合せ。
・化合物（XIVc）と、（b-3）、および（Ｃ）の組合せ。
・化合物（XIVc）と、（b-3）、（Ｃ）、および（Ｄ）の組合せ。
・化合物（XIVc）と、（b-4）、（Ｃ）、および（Ｄ）の組合せ。
・化合物（XXb）と、（b-1）、および（Ｃ）の組合せ。
・化合物（XXb）と、（b-1）、（Ｃ）、および（Ｄ）の組合せ。
・化合物（XXb）と、（b-2）の組合せ。
・化合物（XXb）と、（b-2）、および（Ｃ）の組合せ。
・化合物（XXb）と、（b-2）、（Ｃ）、および（Ｄ）の組合せ。
・化合物（XXb）と、（b-3）の組合せ。
・化合物（XXb）と、（b-3）、および（Ｃ）の組合せ。
・化合物（XXb）と、（b-3）、（Ｃ）、および（Ｄ）の組合せ。
・化合物（XXb）と、（b-4）、（Ｃ）、および（Ｄ）の組合せ。
・化合物（XXIb）と、（b-1）、および（Ｃ）の組合せ。
・化合物（XXIb）と、（b-1）、（Ｃ）、および（Ｄ）の組合せ。
・化合物（XXIb）と、（b-2）の組合せ。
・化合物（XXIb）と、（b-2）、および（Ｃ）の組合せ。
・化合物（XXIb）と、（b-2）、（Ｃ）、および（Ｄ）の組合せ。
・化合物（XXIb）と、（b-3）の組合せ。
・化合物（XXIb）と、（b-3）、および（Ｃ）の組合せ。
・化合物（XXIb）と、（b-3）、（Ｃ）、および（Ｄ）の組合せ。
・化合物（XXIb）と、（b-4）、（Ｃ）、および（Ｄ）の組合せ。
が挙げられ、特に好ましい組合せとしては、
・化合物（Ｉ）と、（b-1）、および（Ｃ）の組合せ。
・化合物（Ｉ）と、（b-1）、（Ｃ）、および（Ｄ）の組合せ。
・化合物（Ｉ）と、（b-2）の組合せ。
・化合物（Ｉ）と、（b-2）、および（Ｃ）の組合せ。
・化合物（Ｉ）と、（b-2）、（Ｃ）、および（Ｄ）の組合せ。
・化合物（II）と、（b-1）、および（Ｃ）の組合せ。
・化合物（II）と、（b-1）、（Ｃ）、および（Ｄ）の組合せ。
・化合物（II）と、（b-2）の組合せ。
・化合物（II）と、（b-2）、および（Ｃ）の組合せ。
・化合物（II）と、（b-2）、（Ｃ）、および（Ｄ）の組合せ。
・化合物（III）と、（b-1）、および（Ｃ）の組合せ。
・化合物（III）と、（b-1）、（Ｃ）、および（Ｄ）の組合せ。
・化合物（III）と、（b-2）の組合せ。
・化合物（III）と、（b-2）、および（Ｃ）の組合せ。
・化合物（III）と、（b-2）、（Ｃ）、および（Ｄ）の組合せ。
・化合物（IVa）と、（b-1）、および（Ｃ）の組合せ。
・化合物（IVa）と、（b-1）、（Ｃ）、および（Ｄ）の組合せ。
・化合物（IVa）と、（b-2）の組合せ。
・化合物（IVa）と、（b-2）、および（Ｃ）の組合せ。
・化合物（IVa）と、（b-2）、（Ｃ）、および（Ｄ）の組合せ。
・化合物（IVc）と、（b-1）、および（Ｃ）の組合せ。
・化合物（IVc）と、（b-1）、（Ｃ）、および（Ｄ）の組合せ。
・化合物（IVc）と、（b-2）の組合せ。
・化合物（IVc）と、（b-2）、および（Ｃ）の組合せ。
・化合物（IVc）と、（b-2）、（Ｃ）、および（Ｄ）の組合せ。
・化合物（VI）と、（b-1）、および（Ｃ）の組合せ。
・化合物（VI）と、（b-1）、（Ｃ）、および（Ｄ）の組合せ。
・化合物（VI）と、（b-2）の組合せ。
・化合物（VI）と、（b-2）、および（Ｃ）の組合せ。
・化合物（VI）と、（b-2）、（Ｃ）、および（Ｄ）の組合せ。
・化合物（XIa）と、（b-1）、および（Ｃ）の組合せ。
・化合物（XIa）と、（b-1）、（Ｃ）、および（Ｄ）の組合せ。
・化合物（XIb）と、（b-1）、および（Ｃ）の組合せ。
・化合物（XIb）と、（b-1）、（Ｃ）、および（Ｄ）の組合せ。
・化合物（XIb）と、（b-2）の組合せ。
・化合物（XIb）と、（b-2）、および（Ｃ）の組合せ。
・化合物（XIb）と、（b-2）、（Ｃ）、および（Ｄ）の組合せ。
・化合物（XIII）と、（b-1）、および（Ｃ）の組合せ。
・化合物（XIII）と、（b-1）、（Ｃ）、および（Ｄ）の組合せ。
・化合物（XIII）と、（b-2）の組合せ。
・化合物（XIII）と、（b-2）、および（Ｃ）の組合せ。
・化合物（XIII）と、（b-2）、（Ｃ）、および（Ｄ）の組合せ。
が挙げられる。
【０４２２】
また、本発明に係るオレフィン重合用触媒は、必要に応じて後述するような無機または有機化合物を支持体として用いることもできる。
このうち無機化合物としては、無機酸化物、無機水酸化物、無機塩化物およびその他の無機塩、例えば硫酸塩、炭酸塩、リン酸塩、硝酸塩、ケイ酸塩などが挙げられる。
【０４２３】
このうち、好ましい例としては、シリカ、チタニア、アルミナ、ジルコニア、クロミア、マグネシア、酸化ホウ素、酸化カルシウム、酸化亜鉛、酸化バリウム、シリカヒドロゲル、シリカキセロゲル、シリカエアロゲル、およびそれらの混合物であるタルク、シリカ／クロミア、シリカ／クロミア／チタニア、シリカ／アルミナ、シリカ／チタニア、シリカ／マグネシア、シリカ／マグネシア／チタニア、リン酸アルミニウムゲルなどの無機酸化物が挙げられる。なお、これらの無機酸化物はＮａ2ＣＯ3、Ｋ2ＣＯ3、ＣａＣＯ3、ＭｇＣＯ3、Ｎａ2ＳＯ4、Ａｌ2（ＳＯ4）3、ＢａＳＯ4、ＫＮＯ3、Ｍｇ（ＮＯ3）2、Ａｌ（ＮＯ3）3、Ｎａ2Ｏ、Ｋ2ＯおよびＬｉ2Ｏなどの炭酸塩、硝酸塩、硫酸塩、酸化物成分を含有していても差し支えない。
【０４２４】
また、本発明で用いられる無機化合物としては、カルボシロキサン、フォスファジン、シロキサン、およびポリマー／シリカ複合体などの無機化合物の重合体も挙げられる。
上述した無機化合物支持体のなかでも、特に好ましいものはシリカ、チタニア、アルミナ、タルク、シリカ／クロミア、シリカ／クロミア／チタニア、シリカ／アルミナ、シリカ／チタニアなどの単一または混合の無機酸化物である。また、これらの無機酸化物は、周期表第２族の金属を含む塩化物との複合物として用いることもできる。具体的には、シリカ／塩化マグネシウム複合体（グレース・デビソン社製、商品名Sylopol 5510およびSylopol 5550）などが挙げられる。
【０４２５】
本発明で支持体として用いられる有機化合物としては、例えば官能化ポリエチレンや官能化ポリプロピレン、官能化されたエチレン／α―オレフィン共重合体、ポリスチレン、官能化ポリスチレン、ポリアミド、ポリエステル等が挙げられる。
オレフィン重合触媒の調製工程
次に本発明に係るオレフィン重合触媒の調製方法について説明する。図１に、本発明に係るオレフィン重合触媒の調製工程を示す。
【０４２６】
本発明に係るオレフィン重合触媒の調製の際、各成分の使用法、添加順序は任意に選ぶことができる。具体的には以下のような方法が例示される。
（１）（Ａ）上記一般式（Ｉ）ないし（XXXII）のいずれかで示される遷移金属化合物から選ばれる少なくとも１種の化合物（以下単に「（Ａ）成分」という。）と、（Ｂ）ルイス酸（以下単に「（Ｂ）成分」という。）とを任意の順序で重合器に添加することにより調製する方法。
（２）（Ａ）成分と（Ｂ）成分とを予め接触させた接触物を、重合器に添加することにより調製する方法。
（３）（Ａ）成分と（Ｂ）成分を予め接触させた接触物と、（Ｂ）成分とを任意の順序で重合器に添加することにより調製する方法。この場合、（Ｂ）成分は、同一でも異なっていてもよい。
（４）（Ａ）成分、（Ｂ）成分および（Ｃ）酸素含有化合物または窒素含有化合物から選ばれる少なくとも１種の化合物（以下単に「（Ｃ）成分」という。）とを任意の順序で重合器に添加することにより調製する方法。
（５）（Ａ）成分と（Ｂ）成分を予め接触させた接触物と、（Ｃ）成分とを任意の順序で重合器に添加することにより調製する方法。
（６）（Ａ）成分と（Ｃ）成分を予め接触させた接触物と、（Ｂ）成分とを任意の順序で重合器に添加することにより調製する方法。
（７）（Ｂ）成分と（Ｃ）成分を予め接触させた接触物と、（Ａ）成分とを任意の順序で重合器に添加することにより調製する方法。
（８）（Ａ）成分と（Ｂ）成分を予め接触させた接触物と、（Ｂ）成分と（Ｃ）成分を予め接触させた接触物とを任意の順序で重合器に添加することにより調製する方法。この場合、（Ｂ）成分は、同一でも異なっていてもよい。
（９）（Ａ）成分と（Ｃ）成分を予め接触させた接触物と、（Ｂ）成分と（Ｃ）成分を予め接触させた接触物とを任意の順序で重合器に添加することにより調製する方法。この場合、（Ｃ）成分は、同一でも異なっていてもよい。
（１０）（Ａ）成分、（Ｂ）成分および（Ｃ）成分を予め接触させた接触物を、重合器に添加することにより調製する方法。
（１１）（Ａ）成分、（Ｂ）成分および（Ｃ）成分を予め接触させた接触物と、（Ｂ）成分とを任意の順序で重合器に添加することにより調製する方法。この場合、（Ｂ）成分は、同一でも異なっていてもよい。
（１２）（Ａ）成分、（Ｂ）成分および（Ｃ）成分を予め接触させた接触物と、（Ｃ）成分とを任意の順序で重合器に添加することにより調製する方法。この場合、（Ｃ）成分は、同一でも異なっていてもよい。
（１３）（Ａ）成分、（Ｂ）成分および（Ｃ）成分を予め接触させた接触物と、（Ｂ）成分と（Ｃ）成分を予め接触させた接触物とを任意の順序で重合器に添加することにより調製する方法。この場合、（Ｂ）成分および（Ｃ）成分は、それぞれ同一でも異なっていてもよい。
（１４）（Ａ）成分、（Ｂ）成分、（Ｃ）成分、および（Ｄ）不活性化化合物（以下単に「（Ｄ）成分」という。）とを任意の順序で重合器に添加することにより調製する方法。
（１５）（Ａ）成分と（Ｂ）成分を予め接触させた接触物と、（Ｃ）成分および（Ｄ）成分とを任意の順序で重合器に添加することにより調製する方法。
（１６）（Ｂ）成分と（Ｃ）成分を予め接触させた接触物と、（Ａ）成分および（Ｄ）成分とを任意の順序で重合器に添加することにより調製する方法。
（１７）（Ｃ）成分と（Ｄ）成分を予め接触させた接触物と、（Ａ）成分および（Ｂ）成分とを任意の順序で重合器に添加することにより調製する方法。
（１８）（Ａ）成分と（Ｃ）成分を予め接触させた接触物と、（Ｂ）成分および（Ｄ）成分とを任意の順序で重合器に添加することにより調製する方法。
（１９）（Ａ）成分と（Ｄ）成分を予め接触させた接触物と、（Ｂ）成分および（Ｃ）成分とを任意の順序で重合器に添加することにより調製する方法。
（２０）（Ｂ）成分と（Ｄ）成分を予め接触させた接触物と、（Ａ）成分および（Ｃ）成分とを任意の順序で重合器に添加することにより調製する方法。
（２１）（Ａ）成分と（Ｂ）成分を予め接触させた接触物と、（Ｃ）成分と（Ｄ）成分を予め接触させた接触物とを任意の順序で重合器に添加することにより調製する方法。
（２２）（Ａ）成分と（Ｃ）成分を予め接触させた接触物と、（Ｂ）成分と（Ｄ）成分を予め接触させた接触物とを任意の順序で重合器に添加することにより調製する方法。
（２３）（Ａ）成分と（Ｄ）成分を予め接触させた接触物と、（Ｂ）成分と（Ｃ）成分を予め接触させた接触物とを任意の順序で重合器に添加することにより調製する方法。
（２４）（Ａ）成分、（Ｂ）成分および（Ｃ）成分を予め接触させた接触物と、（Ｄ）成分とを任意の順序で重合器に添加することにより調製する方法。
（２５）（Ａ）成分、（Ｂ）成分および（Ｄ）成分を予め接触させた接触物と、（Ｃ）成分とを任意の順序で重合器に添加することにより調製する方法。
（２６）（Ｂ）成分、（Ｃ）成分および（Ｄ）成分を予め接触させた接触物と、（Ａ）成分とを任意の順序で重合器に添加することにより調製する方法。
（２７）（Ａ）成分、（Ｂ）成分、（Ｃ）成分および（Ｄ）成分を予め接触させた接触物を、重合器に添加することにより調製する方法。
【０４２７】
これらのうち、好ましくは（Ｃ）成分と（Ｄ）成分の接触が、少なくとも（Ａ）成分と（Ｃ）成分が接触する以前に接触している調製方法が挙げられる。また、（Ｂ）成分が、少なくとも一回は液状化される調製方法も好ましい。
本発明では、（Ｂ）成分が（b-1）イオン結合性化合物であり、（Ｃ）成分がアルコール類、フェノール類、アルデヒド類、カルボン酸類、ケトン類、有機酸ハライド、有機酸または無機酸のエステル類、エーテル類、エポキシド類、酸無水物類、酸素含有イオウ化合物類または酸素含有リン化合物類であって、（Ｂ）成分と（Ｃ）成分と（Ｄ）成分とを接触させて得られた接触物と、（Ａ）成分とを接触させることが好ましい態様の一つである。
【０４２８】
本発明では、上記のような方法で調製されたオレフィン重合触媒はオレフィンが予備重合されていてもよい。
オレフィン重合体の製造方法
本発明に係るオレフィン重合体の製造方法では、上記のようなオレフィン重合触媒、および必要に応じて
（Ｅ）有機アルミニウム化合物の存在下に、オレフィンを重合または共重合することによりオレフィン重合体を得る。
【０４２９】
（Ｅ）有機アルミニウム化合物
本発明で用いられる（Ｅ）有機アルミニウム化合物は、下記の一般式で表わされる化合物である。
Ｒ3-m ＡｌＸ
（ここで、Ｒは炭素原子数１〜２０、好ましくは１〜１２の炭化水素残基を、Ｘは水素またはハロゲンを、ｍは０≦ｍ≦２の数を、それぞれ示す）
このような化合物の具体例としては、トリメチルアルミニウム、トリエチルアルミニウム、トリイソブチルアルミニウム、トリヘキシルアルミニウム、トリオクチルアルミニウム、トリデシルアルミニウムなどのトリアルキルアルミニウム；ジエチルアルミニウムモノクロライド、ジイソブチルアルミニウムモノクロライド、エチルアルミニウムセスキクロライド、エチルアルミニウムジクロライド、などのアルキルアルミニウムハライド；ジエチルアルミニウムハイドライド、ジイソブチルアルミニウムハイドライドなどのアルキルアルミニウムハイドライドなどが挙げられる。
【０４３０】
これら（Ｅ）成分の具体例のうち、好ましくは、トリアルキルアルミニウム、およびアルキルアルミニウムハライドであり、より好ましくは、トリエチルアルミニウム、トリイソブチルアルミニウム、トリヘキシルアルミニウム、トリオクチルアルミニウム、ジエチルアルミニウムモノクロライド、ジイソブチルアルミニウムモノクロライド、エチルアルミニウムセスキクロライド、エチルアルミニウムジクロライドである。
【０４３１】
本発明では、重合は溶解重合、懸濁重合などの液相重合法または気相重合法のいずれにおいても実施できる。
液相重合法において用いられる不活性炭化水素媒体として具体的には、プロパン、ブタン、ペンタン、ヘキサン、ヘプタン、オクタン、デカン、ドデカン、灯油などの脂肪族炭化水素；シクロペンタン、シクロヘキサン、メチルシクロペンタンなどの脂環族炭化水素；ベンゼン、トルエン、キシレンなどの芳香族炭化水素；エチレンクロリド、クロルベンゼン、ジクロロメタンなどのハロゲン化炭化水素またはこれらの混合物などを挙げることができ、オレフィン自身を溶媒として用いることもできる。
【０４３２】
上記のようなオレフィン重合触媒を用いて、オレフィンの重合を行うに際して、（Ａ）成分は、反応容積１リットル当り、（Ａ）成分中の遷移金属原子またはランタノイド原子として、通常１０-11〜１０ミリモル、好ましくは１０-9〜１ミリモルとなるような量で用いられる。
（Ｂ）成分１ｇ当たり、（Ａ）成分は通常１０-4〜１００ミリモル、好ましくは１０-3〜５０ミリモルとなるような量で用いられる。
【０４３３】
（Ｅ）成分は必要に応じて使用することができるが、使用する際には、（Ａ）成分中の遷移金属原子（Ｍ）とのモル比〔（Ｅ）／Ｍ〕が、通常０．００１〜１０００００、好ましくは０．００５〜５００００となるような量で用いられる。
また、このようなオレフィン重合触媒を用いたオレフィンの重合温度は、通常−５０〜＋２００℃、好ましくは０〜１７０℃の範囲である。重合圧力は、通常常圧〜１００ｋｇ／ｃｍ2、好ましくは常圧〜５０ｋｇ／ｃｍ2の条件下であり、重合反応は、回分式、半連続式、連続式のいずれの方法においても行うことができる。さらに重合を反応条件の異なる２段以上に分けて行うことも可能である。
【０４３４】
得られるオレフィン重合体の分子量は、重合系に水素を存在させるか、または重合温度を変化させることによって調節することができる。さらに、使用する（Ｅ）成分の違いにより調節することもできる。
本発明において重合されるオレフィンとしては、炭素原子数が２〜３０、好ましくは２〜２０の直鎖状または分岐状のα-オレフィン、例えばエチレン、プロピレン、1-ブテン、2-ブテン、1-ペンテン、3-メチル-1-ブテン、1-ヘキセン、4-メチル-1-ペンテン、3-メチル-1-ペンテン、1-オクテン、1-デセン、1-ドデセン、1-テトラデセン、1-ヘキサデセン、1-オクタデセン、1-エイコセン；
炭素原子数が３〜３０、好ましくは３〜２０の環状オレフィン、例えばシクロペンテン、シクロヘプテン、ノルボルネン、5-メチル-2-ノルボルネン、テトラシクロドデセン、2-メチル1,4,5,8-ジメタノ-1,2,3,4,4a,5,8,8a-オクタヒドロナフタレン；
極性モノマー、例えば、アクリル酸、メタクリル酸、フマル酸、無水マレイン酸、イタコン酸、無水イタコン酸、ビシクロ（2,2,1）-5-ヘプテン-2,3-ジカルボン酸無水物などのα,β-不飽和カルボン酸、およびこれらのナトリウム塩、カリウム塩、リチウム塩、亜鉛塩、マグネシウム塩、カルシウム塩などのα,β-不飽和カルボン酸金属塩；アクリル酸メチル、アクリル酸エチル、アクリル酸n-プロピル、アクリル酸イソプロピル、アクリル酸n-ブチル、アクリル酸イソブチル、アクリル酸tert-ブチル、アクリル酸2-エチルヘキシル、メタクリル酸メチル、メタクリル酸エチル、メタクリル酸n-プロピル、メタクリル酸イソプロピル、メタクリル酸n-ブチル、メタクリル酸イソブチルなどのα,β-不飽和カルボン酸エステル；酢酸ビニル、プロピオン酸ビニル、カプロン酸ビニル、カプリン酸ビニル、ラウリン酸ビニル、ステアリン酸ビニル、トリフルオロ酢酸ビニルなどのビニルエステル類；アクリル酸グリシジル、メタクリル酸グリシジル、イタコン酸モノグリシジルエステルなどの不飽和グリシジルエステルなどが挙げられる。また、ビニルシクロヘキサン、ジエンまたはポリエンなどを用いることもできる。ジエンまたはポリエンとしては、炭素原子数４〜３０、好ましくは４〜２０であり２個以上の二重結合を有する環状又は鎖状の化合物が用いられる。具体的には、ブタジエン、イソプレン、4-メチル-1,3-ペンタジエン、1,3-ペンタジエン、1,4-ペンタジエン、1,5-ヘキサジエン、1,4-ヘキサジエン、1,3-ヘキサジエン、1,3-オクタジエン、1,4-オクタジエン、1,5-オクタジエン、1,6-オクタジエン、1,7-オクタジエン、エチリデンノルボルネン、ビニルノルボルネン、ジシクロペンタジエン；7-メチル-1,6-オクタジエン、4-エチリデン-8-メチル-1,7-ノナジエン、5,9-ジメチル-1,4,8-デカトリエン；さらに芳香族ビニル化合物、例えばスチレン、o-メチルスチレン、m-メチルスチレン、p-メチルスチレン、o,p-ジメチルスチレン、o-エチルスチレン、m-エチルスチレン、p-エチルスチレンなどのモノまたはポリアルキルスチレン；メトキシスチレン、エトキシスチレン、ビニル安息香酸、ビニル安息香酸メチル、ビニルベンジルアセテート、ヒドロキシスチレン、o-クロロスチレン、p-クロロスチレン、ジビニルベンゼンなどの官能基含有スチレン誘導体；3-フェニルプロピレン、4-フェニルプロピレン、α-メチルスチレンなどが挙げられる。
【０４３５】
本発明に係るオレフィン重合触媒は、高い重合活性を示し、また分子量分布の狭い重合体を得ることができる。さらに、２種以上のオレフィンを共重合したときに、組成分布が狭いオレフィン共重合体を得ることができる。
また、本発明に係るオレフィン重合触媒は、α-オレフィンと共役ジエンとの共重合に用いることもできる。
【０４３６】
ここで用いられるα-オレフィンとしては、上記と同様の炭素原子数が２〜３０、好ましくは２〜２０の直鎖状または分岐状のα-オレフィンが挙げられる。なかでもエチレン、プロピレン、1-ブテン、1-ペンテン、1-ヘキセン、4-メチル-1-ペンテン、1-オクテンが好ましく、エチレン、プロピレンが特に好ましい。これらのα-オレフィンは、１種単独でまたは２種以上組み合わせて用いることができる。
【０４３７】
また共役ジエンとしては、例えば1,3-ブタジエン、イソプレン、クロロプレン、1,3-シクロヘキサジエン、1,3-ペンタジエン、4-メチル-1,3-ペンタジエン、1,3-ヘキサジエン、1,3-オクタジエンなどの炭素原子数が４〜３０、好ましくは４〜２０の脂肪族共役ジエンが挙げられる。これらの共役ジエンは、１種単独でまたは２種以上組み合わせて用いることができる。
【０４３８】
本発明では、α-オレフィンと共役ジエンとを共重合させるに際して、さらに非共役ジエンまたはポリエンを用いることができ、非共役ジエンまたはポリエンとしては、1,4-ペンタジエン、1,5-ヘキサジエン、1,4-ヘキサジエン、1,4-オクタジエン、1,5-オクタジエン、1,6-オクタジエン、1,7-オクタジエン、エチリデンノルボルネン、ビニルノルボルネン、ジシクロペンタジエン、7-メチル-1,6-オクタジエン、4-エチリデン-8-メチル-1,7-ノナジエン、5,9-ジメチル-1,4,8-デカトリエンなどが挙げられる。
【０４３９】
また、本発明に係るオレフィン重合触媒は、α-オレフィンと末端不飽和結合を有するポリマーとの共重合に用いることもできる。
ここで用いられる末端不飽和結合を有するポリマーとしては、数平均分子量（Ｍｎ）の値が１００〜５,０００,０００の直鎖状または分岐状の末端不飽和結合を有するポリマーが挙げられる。なかでも好ましくは、Ｍｎの値が５００〜１,０００,０００、さらに好ましくは１,０００〜５００,０００の直鎖状または分岐状の末端不飽和結合を有するポリマーが挙げられる。
【０４４０】
本発明で得られるオレフィン重合体には、必要に応じて耐熱安定剤、耐候安定剤、帯電防止剤、アンチブロッキング剤、滑剤、核剤、顔料、染料、無機または有機充填剤などを配合することもできる。
【０４４１】
【発明の効果】
本発明に係るオレフィン重合触媒は、高価な有機アルミニウムオキシ化合物または有機ホウ素化合物と組み合わせて用いなくても高い活性でオレフィン重合させることができる。また、高価な有機アルミニウムオキシ化合物または有機ホウ素化合物を用いていないので安価である。さらに、長時間の重合においても高い活性を持続してオレフィン重合させることができる。
【０４４２】
本発明に係るオレフィン重合体の製造方法は、このようなオレフィン重合触媒の存在下に、オレフィンを重合させているため、分子量分布が狭いオレフィン重合体を高収率で製造することができる。
【０４４３】
【実施例】
以下、実施例に基づいて本発明を具体的に説明するが、本発明はこれら実施例に限定されるものではない。
下記の実施例において（共）重合体の分子量分布は、（共）重合体の重量平均分子量分布（Ｍｗ）の、数平均分子量（Ｍｎ）に対する比により、「ウォーターズ（Waters）」モデル「Alliance GPC 2000」ゲル浸透クロマトグラフ（高温サイズ排除クロマトグラフ）により得られる分子量分布曲線から計算した。なお操作条件は、下記の通りである：
移動相：ｏ−ジクロロベンゼン
移動相流速：１ｍｌ／ｍｉｎ．
２本の「ＴＳＫ−ＧＥＬ」(登録商標)モデル「ＧＭＨ６−ＨＴ」カラムと、２本の「ＴＳＫ−ＧＥＬ」(登録商標)モデル「ＧＭＨ６−ＨＴＬ」カラム
温度：１４０℃
試料濃度：３０ｍｇ／２０ｍｌ（０．１５％（ｗ／ｖ））
注入容量：５００μリットル
クロマトグラフと一体の屈折計により検出
「リギデックス（Rigidex）」６０７０ＥＡの商標名でビーピーケミカルズ（BP Chemicals）Ｓ．Ｎ．Ｃ．により販売されている高密度ポリエチレンを使用して校正：Ｍｗ＝６５,０００およびＭｗ／Ｍｎ＝４、かつ高密度ポリエチレン：Ｍｗ＝２１０，０００およびＭｗ／Ｍｎ＝１７．５
【０４４４】
【実施例１】
［成分（Ｂ１）の調製］
無水塩化マグネシウム ９５．２ｇ（１．０モル）、デカン ４４２ｍｌおよび2-エチルヘキシルアルコール ３９０．６ｇ（３．０モル）を１３０℃で２時間反応を行い均一溶液（成分（Ｂ１））を得た。
【０４４５】
［成分（Ｂ１-１）の調製］
精製トルエン１５ｍｌ中に、成分（Ｂ１）１．０ｍｌ（マグネシウム原子換算で１ミリモル）、トリエチルアルミニウム ３．０ミリモルを装入し、５分間接触反応させて、成分（Ｂ１-1）を得た。
［重合］
充分に窒素置換した内容積５００ｍｌのパドル翼攪拌機付きガラス製オートクレーブに精製トルエン ２５０ｍｌを入れ、５０℃に加温し、エチレン １００リットル／ｈｒで液相および気相をエチレンで飽和させた。その後、成分（Ｂ１-1）を全量装入し、さらに３分後、下記成分（Ａ１） ３．１２ミリグラム（チタン原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン ２．７５ｇを得た。
【０４４６】
重合活性は１,１００ｇ／mmol-Ti・hrであり、このポリエチレンのデカリン中１３５℃で求めた極限粘度（以下「［η］と略記する。）は４．０５ｄｌ／ｇであった。またＧＰＣにより測定したこのポリエチレンのＭｗは２．４１×１０5であり、Ｍｗ／Ｍｎ比は２．１８であった。
【０４４７】
【化１５１】
0003994015.tif 000123
【０４４８】
【実施例１−１】
充分に窒素置換した内容積５００ｍｌのパドル翼攪拌機付きガラス製オートクレーブに精製トルエン ２５０ｍｌを入れ、５０℃に加温し、エチレン １００リットル／ｈｒで液相および気相をエチレンで飽和させた。その後、実施例１と同様にして調製した成分（Ｂ１-1）を全量装入し、さらに３分後、下記成分（Ａ１-117）３．６８ミリグラム（チタン原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン５．５９ｇを得た。
【０４４９】
重合活性は２２４０ｇ／mmol-Ti・hrであり、このポリエチレンの［η］は６．１０ｄｌ／ｇであった。またＧＰＣ測定より測定したこのポリエチレンのＭｗは３．２５×１０5であり、Ｍｗ／Ｍｎ比は２．２６であった。
【０４５０】
【化１５２】
0003994015.tif 000124
【０４５１】
【実施例１−２】
充分に窒素置換した内容積５００ｍｌのパドル翼攪拌機付きガラス製オートクレーブに精製トルエン ２５０ｍｌを入れ、５０℃に加温し、エチレン １００リットル／ｈｒで液相および気相をエチレンで飽和させた。その後、実施例１と同様にして調製した成分（Ｂ１-１）を全量装入し、さらに３分後、下記成分（Ａ１-72） ３．４８ミリグラム（チタン原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン ７．８１ｇを得た。
【０４５２】
重合活性は３１２０ｇ／mmol-Ti・hrであり、このポリエチレンの［η］は８．６４ｄｌ／ｇであった。またＧＰＣ測定より測定したこのポリエチレンのＭｗは４．９７×１０5であり、Ｍｗ／Ｍｎ比は２．７１であった。
【０４５３】
【化１５３】
0003994015.tif 000125
【０４５４】
【実施例１−３】
充分に窒素置換した内容積５００ｍｌのパドル翼攪拌機付きガラス製オートクレーブに精製トルエン ２５０ｍｌを入れ、５０℃に加温し、エチレン １００リットル／ｈｒで液相および気相をエチレンで飽和させた。その後、実施例１と同様にして調製した成分（Ｂ１-1）を全量装入し、さらに３分後、下記成分（Ａ１-51）４．４８ミリグラム（チタン原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン ２．２１ｇを得た。
【０４５５】
重合活性は８８０ｇ／ｍｍｏｌ−Ｔｉ・ｈｒであり、このポリエチレンの［η］は６．２８ｄｌ／ｇであった。またＧＰＣ測定より測定したこのポリエチレンのＭｗは３．４３×１０5であり、Ｍｗ／Ｍｎ比は２．６０であった。
【０４５６】
【化１５４】
0003994015.tif 000126
【０４５７】
【比較例１】
充分に窒素換した内容積５００ｍｌのパドル翼攪拌機付きガラス製オートクレーブに精製トルエン ２５０ｍｌを入れ、５０℃に加温し、エチレン １００リットル／ｈｒで液相および気相をエチレンで飽和させた。
次いで、あらかじめ精製トルエン １５ｍｌ中で５分間接触反応させた、２−エチルヘキシルアルコール ３９０．６ｍｇ（３．０ミリモル）と、トリエチルアルミニウム ３．０ミリモルの接触反応液を装入し、さらに３分後、実施例１で用いた成分（Ａ１）３．１２ミリグラム（チタン原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入したが、ポリマーは得られなかった。
【０４５８】
【実施例２】
［成分（Ｂ１-2）の調製］
精製トルエン １５ｍｌ中に、実施例１と同様にして調製した成分（Ｂ１）１．０ｍｌ（マグネシウム原子換算で１ミリモル）、トリエチルアルミニウム ４．０ミリモルを装入し、５分間接触反応させて、成分（Ｂ１-2）を得た。
【０４５９】
［重合］
充分に窒素置換した内容積５００ｍｌのパドル翼攪拌機付きガラス製オートクレーブに精製トルエン２５０ｍｌを入れ、５０℃に加温し、エチレン １００リットル／ｈｒで液相および気相をエチレンで飽和させた。その後、成分（Ｂ１-２）を全量装入し、さらに３分後、下記成分（Ａ２） ３．３３ミリグラム（ジルコニウム原子換算で０.００５ミリモル）を加えて重合を開始した。
【０４６０】
常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン１２．３ｇを得た。
重合活性は４,９２０ｇ／mmol-Zr・hrであり、このポリエチレンの［η］は１．４５ｄｌ／ｇであった。
【０４６１】
【化１５５】
0003994015.tif 000127
【０４６２】
【実施例２−１】
充分に窒素置換した内容積５００ｍｌのパドル翼攪拌機付きガラス製オートクレーブに精製トルエン ２５０ｍｌを入れ、５０℃に加温し、エチレン １００リットル／ｈｒで液相および気相をエチレンで飽和させた。その後、実施例２と同様にして調製した成分（Ｂ１-２）を全量装入し、さらに３分後、下記成分（Ａ２-84） ３．７６ミリグラム（ジルコニウム原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン １１．１９ｇを得た。
【０４６３】
重合活性は４,４８０ｇ／mmol-Zr・hrであり、このポリエチレンの［η］は３．３２ｄｌ／ｇであった。
【０４６４】
【化１５６】
0003994015.tif 000128
【０４６５】
【実施例２−２】
［成分（Ｂ１-3）の調製］
実施例２において、成分（Ｂ１-2）の調製時に用いた、トリエチルアルミニウムの代わりに、トリイソブチルアルミニウム ４．０ミリモルを用いた以外は、同様にして、成分（Ｂ１-3）を調製した。
【０４６６】
［重合］
実施例２において、成分（Ｂ１-2）の代わりに、成分（Ｂ１-3）を用いた以外は、実施例２と同様にして重合を行った。その結果、ポリエチレン １４．９２ｇを得た。
重合活性は５,９７０ｇ／mmol-Zr・hrであり、このポリエチレンの［η］は２．０４ｄｌ／ｇであった。
【０４６７】
【比較例２】
充分に窒素置換した内容積５００ｍｌのパドル翼攪拌機付きガラス製オートクレーブに精製トルエン ２５０ｍｌを入れ、５０℃に加温し、エチレン １００リットル／ｈｒで液相および気相をエチレンで飽和させた。その後、トリエチルアルミニウム １．０ミリモルを装入し、さらに３分後、実施例２で用いた成分（Ａ２）３．３３ミリグラム（ジルコニウム原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入したが、ポリマーは得られなかった。
【０４６８】
【実施例３−１】
［成分（Ｂ１−４）の調製］
精製トルエン１５ｍｌ中に、実施例１と同様にして調製した成分（Ｂ１）０．４ｍｌ（マグネシウム原子換算で０．４ミリモル）、トリメチルアルミニウム １．２ミリモルを装入し、５分間接触反応させて、成分（Ｂ１-4）を得た。
【０４６９】
［重合］
充分に窒素置換した内容積１リットルのステンレススチール（以下「ＳＵＳ」ともいう。）製オートクレーブに精製トルエン５００ｍｌを入れ、エチレンを流通し、液相および気相をエチレンで飽和させた。その後、２５℃、エチレン雰囲気にて、予め調製しておいた成分（Ｂ１-4）を全量（マグネシウム原子換算で０．４ミリモル）装入し、さらに３分後、成分（Ａ１）１．２５ミリグラム（チタン原子換算で０.００２ミリモル）を加えて重合を開始した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ５．４６ｇを得た。
【０４７０】
重合活性は５,５００ｇ／mmol-Ti・hrであり、このポリエチレンの［η］は１７．６ｄｌ／ｇであった。
【０４７１】
【実施例３−２】
［重合］
実施例３−１において、成分（Ｂ１-4）の代わりに、実施例１と同様に調製した成分（Ｂ１-1）をマグネシウム原子換算で０．４ミリモル用いた以外は、実施例３−１と同様にして重合を行った。その結果、ポリエチレン９．００ｇを得た。
【０４７２】
重合活性は９,０００ｇ／mmol-Ti・hrであり、このポリエチレンの［η］は９．４７ｄｌ／ｇであった。またＧＰＣ測定より測定したこのポリエチレンのＭｗは５．３５×１０5であり、Ｍｗ／Ｍｎ比は２．６６であった。
【０４７３】
【実施例３−３】
［成分（Ｂ１-5）の調製］
実施例３−１において、成分（Ｂ１-4）の調製時、トリメチルアルミニウムの代わりに、トリイソブチルアルミニウム １．２ミリモルを用いた以外は、同様にして、成分（Ｂ１-5）を調製した。
【０４７４】
［重合］
実施例３−１において、成分（Ｂ１-4）の代わりに、成分（Ｂ１-5）を用いた以外は、実施例３−１と同様にして重合を行った。その結果、ポリエチレン１２．１ｇを得た。
重合活性は１２,１００ｇ／mmol-Ti・hrであり、このポリエチレンの［η］は９．９６ｄｌ／ｇであった。
【０４７５】
【実施例３−４】
［成分（Ｂ１-6）の調製］
実施例３−１において、成分（Ｂ１-4）の調製時に、トリメチルアルミニウムの替わりに、トリノルマルオクチルアルミニウム１．２ミリモルを用いた以外は、同様にして成分（Ｂ１-6）を調製した。
【０４７６】
［重合］
実施例３−１において、成分（Ｂ１-4）の代わりに、成分（Ｂ１-6）を用いた以外は、実施例３−１と同様にして重合を行い、ポリエチレン０．２０ｇを得た。
重合活性は２００ｇ／mmol-Ti・hrであり、このポリエチレンの［η］は、１０．３ｄｌ／ｇであった。またＧＰＣ測定より測定したこのポリエチレンのＭｗは４．３５×１０5であり、Ｍｗ／Ｍｎ比は１．９５であった。
【０４７７】
【実施例３−５】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリイソブチルアルミニウム１．２ミリモル、実施例１と同様にして調製した成分（Ｂ１）０．４ｍｌ（マグネシウム原子換算で０．４ミリモル）、次いで、成分（Ａ１）１．２５ミリグラム（チタン原子換算で０.００２ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １４．３０ｇを得た。
【０４７８】
重合活性は１４,３００ｇ／mmol-Ti・hrであり、このポリエチレンの［η］は９．３１ｄｌ／ｇであった。またＧＰＣ測定より測定したこのポリエチレンのＭｗは５．６８×１０5であり、Ｍｗ／Ｍｎ比は２．４６であった。
【０４７９】
【実施例３−６】
［成分（Ｂ２）の調製］
精製トルエン１５ｍｌ中に、実施例１と同様にして調製した成分（Ｂ１）０．４ｍｌ（マグネシウム原子換算で０．４ミリモル）に、２−エチルヘキシルアルコール ７８．１ミリグラム（０．６ミリモル）を装入し、５分間接触攪拌させて成分（Ｂ２）を得た。
【０４８０】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリイソブチルアルミニウム１．８ミリモル、予め調製しておいた成分（Ｂ２）を全量（マグネシウム原子換算で０．４ミリモル）装入し、次いで、成分（Ａ１）１．２５ミリグラム（チタン原子換算で０.００２ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ２１．７５ｇを得た。
【０４８１】
重合活性は２１,８００ｇ／mmol-Ti・hrであり、このポリエチレンの［η］は９．５５ｄｌ／ｇであった。またＧＰＣ測定より測定したこのポリエチレンのＭｗは５．５２×１０5であり、Ｍｗ／Ｍｎ比は２．５０であった。
【０４８２】
【実施例３−７】
［成分（Ｂ３）の調製］
精製トルエン１５ｍｌ中に、実施例１と同様にして調製した成分（Ｂ１）０．４ｍｌ（マグネシウム原子換算で０．４ミリモル）に、2-エチルヘキシルアルコール １５６．２ミリグラム（１．２ミリモル）を装入し、５分間接触攪拌させて成分（Ｂ３）を得た。
【０４８３】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリイソブチルアルミニウム２．４ミリモル、予め調製しておいた成分（Ｂ３）を全量（マグネシウム原子換算で０．４ミリモル）装入し、次いで、成分（Ａ１）１．２５ミリグラム（チタン原子換算で０.００２ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ２９．２８ｇを得た。
【０４８４】
重合活性は２９,３００ｇ／mmol-Ti・hrであり、このポリエチレンの［η］は９．４３ｄｌ／ｇであった。またＧＰＣ測定より測定したこのポリエチレンのＭｗは５．３９×１０5であり、Ｍｗ／Ｍｎ比は２．３８であった。
【０４８５】
【実施例３−８】
［成分（Ｂ４）の調製］
精製トルエン１５ｍｌ中に、実施例１と同様にして調製した成分（Ｂ１）０．４ｍｌ（マグネシウム原子換算で０．４ミリモル）に、２−エチルヘキシルアルコール ３１２．５ミリグラム（２．４ミリモル）を装入し、５分間接触攪拌させて成分（Ｂ４）を得た。
【０４８６】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリイソブチルアルミニウム ３．６ミリモル、予め調製しておいた成分（Ｂ４）を全量（マグネシウム原子換算で０．４ミリモル）装入し、次いで、成分（Ａ１）１．２５ミリグラム（チタン原子換算で０.００２ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １５．４７ｇを得た。
【０４８７】
重合活性は１５,５００ｇ／mmol-Ti・hrであり、このポリエチレンの［η］は９．４１ｄｌ／ｇであった。またＧＰＣ測定より測定したこのポリエチレンのＭｗは５．１３×１０5であり、Ｍｗ／Ｍｎ比は２．３９であった。
【０４８８】
【実施例３−９】
［成分（Ｂ５）の調製］
精製トルエン１５ｍｌ中に、実施例１と同様にして調製した成分（Ｂ１）０．４ｍｌ（マグネシウム原子換算で０．４ミリモル）に、２−エチルヘキシルアルコール ４６８．７ミリグラム（３．６ミリモル）を装入し、５分間接触攪拌させて成分（Ｂ５）を得た。
【０４８９】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリイソブチルアルミニウム ４．８ミリモル、予め調製しておいた成分（Ｂ５）を全量（マグネシウム原子換算で０．４ミリモル）装入し、次いで、成分（Ａ１）１．２５ミリグラム（チタン原子換算で０.００２ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １３．１７ｇを得た。
【０４９０】
重合活性は１３,２００ｇ／mmol-Ti・hrであり、このポリエチレンの［η］は８．９５ｄｌ／ｇであった。またＧＰＣ測定より測定したこのポリエチレンのＭｗは５．２０×１０5であり、Ｍｗ／Ｍｎ比は２．４７であった。
【０４９１】
【実施例３−１０】
［成分（Ｂ６）の調製］
無水塩化マグネシウム ９．８６ｇ（０．１０モル）、デカン ５０ｍｌ、２−エチルヘキサン酸 ６４．８９ｇ（０．４５モル）を１４０℃で４時間反応を行い均一溶液（成分（Ｂ６））を得た。
【０４９２】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリイソブチルアルミニウム １．８ミリモル、予め調製しておいた成分（Ｂ６）０．４８ｍｌ（マグネシウム原子換算で０．４ミリモル）装入し、次いで、成分（Ａ１）１．２５ミリグラム（チタン原子換算で０.００２ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ０．２３ｇを得た。
【０４９３】
重合活性は２３０ｇ／mmol-Ti・hrであり、このポリエチレンの［η］は６．５９ｄｌ／ｇであった。
【０４９４】
【実施例３−１１】
［成分（Ｂ７）の調製］
無水塩化マンガン ０．７５ｇ（６．０５ミリモル）、トルエン ４５ｍｌ、エタノール ３．２ｍｌ（５５．２ミリモル）を室温で２４時間攪拌混合し、均一溶液とし、成分（Ｂ７）を得た。
【０４９５】
［重合］
充分に窒素置換した内容積１リットルのＳＵＳ製オートクレーブに精製トルエン ５００ｍｌを入れ、エチレンを流通し、液相および気相をエチレンで飽和させた。その後、２５℃、エチレン雰囲気にて、トリイソブチルアルミニウム ３．６ミリモル、予め調製しておいた成分（Ｂ７）３．３１ｍｌ（マンガン原子換算で０．４ミリモル）装入し、次いで、成分（Ａ１）１．２５ミリグラム（チタン原子換算で０.００２ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ０．８５ｇを得た。
【０４９６】
重合活性は８５０ｇ／mmol-Ti・hrであった。
【０４９７】
【実施例３−１２】
［重合］
充分に窒素置換した内容積１リットルのＳＵＳ製オートクレーブに精製トルエン５００ｍｌを入れ、エチレンを流通し、液相および気相をエチレンで飽和させた。その後、５０℃、エチレン雰囲気にて、ジエチルアルミニウムクロライド１．２ミリモル、トリエチルアルミニウム１．２ミリモル、および、実施例３−７と同様にして調製した成分（Ｂ３）（マグネシウム原子換算で０．４ミリモル）を装入し、次いで、成分（Ａ１）０．１５６ミリグラム（チタン原子換算で０．２５マイクロモル）を、この順に装入した。エチレン圧を０．７８ＭＰａ・Ｇとし、３０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １６．４４ｇを得た。
【０４９８】
重合活性は１３１,５００ｇ／mmol-Ti・hrであった。
【０４９９】
【実施例３−１３】
［重合］
充分に窒素置換した内容積１リットルのＳＵＳ製オートクレーブに精製トルエン５００ｍｌを入れ、エチレンを流通し、液相および気相をエチレンで飽和させた。その後、７５℃、エチレン雰囲気にて、ジエチルアルミニウムクロライド１．２ミリモル、トリエチルアルミニウム１．２ミリモル、および、実施例３−７と同様にして調製した成分（Ｂ３）（マグネシウム原子換算で０．４ミリモル）を装入し、次いで、成分（Ａ１）０．０７８ミリグラム（チタン原子換算で０．１２５マイクロモル）を、この順に装入した。エチレン圧を０．７８ＭＰａ・Ｇとし、３０分間重合を行った。重合中は、７５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ２９．９４ｇを得た。
【０５００】
重合活性は４７９,０００ｇ／mmol-Ti・hrであった。
【０５０１】
【比較例３】
［成分（Ｂ１-0）の調製］
精製トルエン１５ｍｌ中に、実施例１と同様にして調製した成分（Ｂ１）０．４ｍｌ（マグネシウム原子換算で０．４ミリモル）、トリエチルアルミニウム ０．６ミリモルを装入し、５分間接触反応させて成分（Ｂ１-0）を得た。
【０５０２】
［重合］
実施例３−１において、成分（Ｂ１-4）の代わりに、成分（Ｂ１-0）を用いた以外は、実施例３−１と同様にして重合を行った。重合終了後、反応生成物を大量のメタノールに投入したが、ポリマーは得られなかった。
【０５０３】
【比較例４】
［重合］
充分に窒素置換した内容積１リットルのＳＵＳ製オートクレーブに精製トルエン５００ｍｌを入れ、エチレンを流通し、液相および気相をエチレンで飽和させた。その後、５０℃、エチレン雰囲気にて、アルミニウム原子換算で１．２５ミリモルのメチルアルミノキサン（アルベマーレ社製、１０ｗｔ％トルエン溶液品）を装入し、次いで、成分（Ａ１）０．３１２ミリグラム（チタン原子換算で０．５マイクロモル）を、この順に装入した。エチレン圧を０．７８ＭＰａ・Ｇとし、３０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １１．１６ｇを得た。
【０５０４】
重合活性は４４,６００ｇ／mmol-Ti・hrであった。
【０５０５】
【比較例５】
［重合］
比較例４において、メチルアルミノキサンと成分（Ａ１）の装入温度、および、重合温度を７５℃に変更した以外は、比較例４と同様にして重合を行った。その結果、ポリエチレン ８．９６ｇを得た。
【０５０６】
重合活性は３５,８００ｇ／mmol-Ti・hrであった。
【０５０７】
【実施例４−１】
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリイソブチルアルミニウム ２．５ミリモル、実施例１と同様にして調製した成分（Ｂ１）０．５ｍｌ（マグネシウム原子換算で０．５ミリモル）、次いで、成分（Ａ２）０．６６７ミリグラム（ジルコニウム原子換算で０.００１ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １２．３４ｇを得た。
【０５０８】
重合活性は２４,７００ｇ／mmol-Zr・hrであり、このポリエチレンの［η］は３．６８ｄｌ／ｇであった。
【０５０９】
【実施例４−２】
実施例４−１において、トリイソブチルアルミニウム、成分（Ｂ１）、成分（Ａ２）の装入温度、および重合温度を変更し、５０℃とした以外は、実施例４−１と同様にして重合を行った、その結果ポリエチレン２８．１１ｇを得た。
重合活性は５６,２００ｇ／mmol-Zr・hrであり、このポリエチレンの［η］は５．３３ｄｌ／ｇであった。
【０５１０】
【実施例４−３】
実施例４−１において、トリイソブチルアルミニウム、成分（Ｂ１）、成分（Ａ２）の装入温度、および重合温度を変更し、７５℃とした以外は、実施例４−１と同様にして重合を行った。その結果、ポリエチレン１６．６３ｇを得た。
重合活性は３３，３００ｇ／mmol-Zr・hrであり、このポリエチレンの［η］は３．１４ｄｌ／ｇであった。
【０５１１】
【実施例４−４】
充分に窒素置換した内容積１リットルのＳＵＳ製オートクレーブに精製トルエン ５００ｍｌを入れ、エチレンを流通し、液相および気相をエチレンで飽和させた。その後、５０℃に昇温し、エチレン雰囲気にて、トリイソブチルアルミニウム １．９ミリモル、実施例１と同様にして調製した成分（Ｂ１）０．５ｍｌ（マグネシウム原子換算で０．５ミリモル）、次いで、成分（Ａ２-84）０．７５３ミリグラム（ジルコニウム原子換算で０.００１ミリモル）を、この順に装入した。エチレン圧を０．７８ＭＰａ・Ｇとし、３０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ２４．５８ｇを得た。
【０５１２】
重合活性は４９,２００ｇ／mmol-Zr・hrであり、このポリエチレンの［η］は１１．９ｄｌ／ｇであった。
【０５１３】
【実施例４−５】
実施例４−４において、トリイソブチルアルミニウム、成分（Ｂ１）、成分（Ａ２−８４）の装入温度、および重合温度を変更し、７５℃とした以外は、実施例４−４と同様にして重合を行った。その結果、ポリエチレン １７．６７ｇを得た。
【０５１４】
重合活性は３５,３００ｇ／mmol-Zr・hrであり、このポリエチレンの［η］は７．２５ｄｌ／ｇであった。
【０５１５】
【実施例４−６】
充分に窒素置換した内容積１リットルのＳＵＳ製オートクレーブに精製トルエン５００ｍｌを入れ、エチレンを流通し、液相および気相をエチレンで飽和させた。その後、５０℃に昇温し、エチレン雰囲気にて、トリイソブチルアルミニウム １．９ミリモル、実施例１と同様にして調製した成分（Ｂ１）０．５ｍｌ（マグネシウム原子換算で０．５ミリモル）、次いで、下記成分（Ａ２-116）０．７６７ミリグラム（ジルコニウム原子換算で０.００１ミリモル）を、この順に装入した。
【０５１６】
エチレン圧を０．７８ＭＰａ・Ｇとし、３０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ４４．２２ｇを得た。
【０５１７】
重合活性は１７６,９００ｇ／mmol-Zr・hrであり、このポリエチレンの［η］は２４．２ｄｌ／ｇであった。
【０５１８】
【化１５７】
0003994015.tif 000129
【０５１９】
【実施例４−７】
充分に窒素置換した内容積１リットルのＳＵＳ製オートクレーブに精製トルエン５００ｍｌを入れ、エチレンを流通し、液相および気相をエチレンで飽和させた。その後、７５℃に昇温し、エチレン雰囲気にて、トリイソブチルアルミニウム １．９ミリモル、実施例１と同様にして調製した成分（Ｂ１）０．５ｍｌ（マグネシウム原子換算で０．５ミリモル）、次いで、成分（Ａ２-116）０．３８４ミリグラム（ジルコニウム原子換算で０.０００５ミリモル）を、この順に装入した。エチレン圧を０．７８ＭＰａ・Ｇとし、１５分間重合を行った。重合中は、７５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ３３．２５ｇを得た。
【０５２０】
重合活性は２６６,０００ｇ／mmol-Zr・hrであり、このポリエチレンの［η］は１５．８ｄｌ／ｇであった。
【０５２１】
【実施例５−１】
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数１２００ｒｐｍにて、実施例１と同様にして調製した成分（Ｂ１）０．５ｍｌ（マグネシウム原子換算で０．５ミリモル）、次いで、トリクロロ酢酸エチル ０．２５ミリモル、トリエチルアルミニウム １．５ミリモル、ジエチルアルミニウムクロライド ０．２５ミリモル、さらに、下記成分（Ａ７-1）１．３１７ミリグラム（バナジウム原子換算で０.００２７５ミリモル）を、この順に、３０秒間隔で装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン １５．２３ｇを得た。
【０５２２】
重合活性は２２,２００ｇ／mmol-V・hrであり、このポリエチレンの［η］は２６．５ｄｌ／ｇであった。
【０５２３】
【化１５８】
0003994015.tif 000130
【０５２４】
【実施例５−２】
実施例５−１において、成分（Ａ７-1）の代わりに、下記成分（Ａ７-2）１．４１４ミリグラム（バナジウム原子換算で０.００２７５ミリモル）を用いた以外は、実施例５−１と同様にして重合を行った。その結果、ポリエチレン １３．８０ｇを得た。
【０５２５】
重合活性は２０,１００ｇ／mmol-V・hrであり、このポリエチレンの［η］は３０．６ｄｌ／ｇであった。
【０５２６】
【化１５９】
0003994015.tif 000131
【０５２７】
【実施例５−３】
実施例５−１において、成分（Ａ７-1）の代わりに、下記成分（Ａ７-3）１．３１７ミリグラム（バナジウム原子換算で０.００２７５ミリモル）を用いた以外は、実施例５−１と同様にして重合を行った。その結果、ポリエチレン ５．９５ｇを得た。
【０５２８】
重合活性は８,６５０ｇ／mmol-V・hrであった。
【０５２９】
【化１６０】
0003994015.tif 000132
【０５３０】
【実施例５−４】
実施例５−１において、成分（Ａ７-1）の代わりに、下記成分（Ａ７-4）１．９３４ミリグラム（バナジウム原子換算で０.００２７５ミリモル）を用いた以外は、実施例５−１と同様にして重合を行った。その結果、ポリエチレン １５．６５ｇを得た。
【０５３１】
重合活性は２２,８００ｇ／mmol-V・hrであり、このポリエチレンの［η］は３１．５ｄｌ／ｇであった。
【０５３２】
【化１６１】
0003994015.tif 000133
【０５３３】
【実施例５−５】
実施例５−１において、成分（Ａ７-1）の代わりに、下記成分（Ａ７-5）１．１６８ミリグラム（バナジウム原子換算で０.００２７５ミリモル）を用いた以外は、実施例５−１と同様にして重合を行い、ポリエチレン １３．６１ｇを得た。
【０５３４】
重合活性は１９,８００ｇ／mmol-V・hrであり、このポリエチレンの［η］は２６．７ｄｌ／ｇであった。
【０５３５】
【化１６２】
0003994015.tif 000134
【０５３６】
【実施例５−６】
実施例５−１において、成分（Ａ７-1）の代わりに、下記成分（Ａ７-6）０．８８３ミリグラム（バナジウム原子換算で０.００２７５ミリモル）を用いた以外は、実施例５−１と同様にして重合を行い、ポリエチレン １０．４６ｇを得た。
【０５３７】
重合活性は１５,２００ｇ／mmol-V・hrであり、このポリエチレンの［η］は３４．４ｄｌ／ｇであった。
【０５３８】
【化１６３】
0003994015.tif 000135
【０５３９】
【実施例５−７】
実施例５−１において、成分（Ａ７-1）の代わりに、下記成分（Ａ７-7）０．９００ミリグラム（バナジウム原子換算で０.００２７５ミリモル）を用いた以外は、実施例５−１と同様にして重合を行い、ポリエチレン １０．６７ｇを得た。
【０５４０】
重合活性は１５,５００ｇ／mmol-V・hrであり、このポリエチレンの［η］は３１．０ｄｌ／ｇであった。
【０５４１】
【化１６４】
0003994015.tif 000136
【０５４２】
【実施例５−８】
実施例５−１において、成分（Ａ７−１）の代わりに、下記成分（Ａ７−８）０．９０２ミリグラム（バナジウム原子換算で０.００２７５ミリモル）を用いた以外は、実施例５−１と同様にして重合を行った。その結果、ポリエチレン １３．４９ｇを得た。
【０５４３】
重合活性は１９,６００ｇ／mmol-V・hrであり、このポリエチレンの［η］は３３．９ｄｌ／ｇであった。
【０５４４】
【化１６５】
0003994015.tif 000137
【０５４５】
【実施例５−９】
実施例５−１において、成分（Ａ７-1）の代わりに、下記成分（Ａ７-9）１．０１５ミリグラム（バナジウム原子換算で０.００２７５ミリモル）を用いた以外は、実施例５−１と同様にして重合を行った。その結果、ポリエチレン ３．０６ｇを得た。
【０５４６】
重合活性は４,４６０ｇ／mmol-V・hrであり、このポリエチレンの［η］は３９．４ｄｌ／ｇであった。
【０５４７】
【化１６６】
0003994015.tif 000138
【０５４８】
【実施例５−１０】
充分に窒素置換した内容積５００ｍｌのパドル翼攪拌機付きガラス製オートクレーブに、精製デカン ２５０ｍｌを入れ、７５℃に加温し、攪拌下にエチレン １５０リットル／ｈｒ、プロピレン ５０リットル／ｈｒの混合ガスで液相および気相を飽和させた。
【０５４９】
その後、攪拌回転数１２００ｒｐｍにて、実施例１と同様にして調製した成分（Ｂ１）０．５ｍｌ（マグネシウム原子換算で０．５ミリモル）、次いで、トリクロロ酢酸エチ ル０．２５ミリモル、トリエチルアルミニウム １．５ミリモル、ジエチルアルミニウムクロライド ０．５ミリモル、さらに、成分（Ａ７-1）１．３１７ミリグラム（バナジウム原子換算で０．００２７５ミリモル）を、この順に、３０秒間隔で装入し、共重合を開始した。常圧のエチレン・プロピレン混合ガス雰囲気下、１５分間重合させた後、少量のイソブチルアルコールを添加して重合を停止した。反応生成物を大量のメタノール・アセトン混合溶媒に投入してポリマーを全量析出後、塩酸を加えてグラスフィルターで濾取した。得られたポリマーを１０時間、真空乾燥させてエチレン・プロピレン共重合体 ２．３７ｇを得た。
【０５５０】
重合活性は３,４５０ｇ／mmol-V・hrであり、ＩＲにより測定したプロピレン含量は１２．０モル％であり、この共重合体の［η］は５．３６ｄｌ／ｇであった。
【０５５１】
【実施例５−１１】
実施例５−１０において、供給するオレフィンガスの流量比を変更し、エチレン１００リットル／ｈｒ、プロピレン１００リットル／ｈｒとした以外は、実施例５−１０と同様にして重合を行った。その結果、エチレン・プロピレン共重合体 ０．９３ｇを得た。
【０５５２】
重合活性は１,３５０ｇ／mmol-V・hrであり、この共重合体の［η］は３．０４ｄｌ／ｇであった。
【０５５３】
【比較例６】
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、ジエチルアルミニウムクロライド ０．1ミリモル、次いで、トリクロロ酢酸エチル ０．５ミリモル、実施例５−１で用いた成分（Ａ７-1）０．２３９ミリグラム（バナジウム原子換算で０.０００５ミリモル）を、この順に、３０秒間隔で装入し、重合を開始した。常圧のエチレンガス雰囲気下、５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ０．２２８ｇを得た。
【０５５４】
重合活性は５,４７０ｇ／mmol-V・hrであった。
【０５５５】
【実施例６−１】
［成分（Ｂ１-7-1）の調製］
充分に窒素置換した内容積２００ｍｌのフラスコに、実施例１と同様にして調製した成分（Ｂ１）２５ｍｌ（マグネシウム原子換算で２５ミリモル）、および精製デカン １００ｍｌを装入し、攪拌下、液温を１５℃に保持しながら、精製デカンで希釈したトリエチルアルミニウム ２６ミリモルを、３０分間にわたって滴下装入した。その後、液温を２時間かけて８０℃に昇温し、１時間反応させた。次いで、８０℃を保持しながら、再び、精製デカン希釈のトリエチルアルミニウム ４９ミリモルを、３０分間にわたって滴下装入し、その後さらに１時間加熱反応した。反応終了後、濾過にて固体部を採取し、トルエンにて充分洗浄した。
【０５５６】
以上の操作によって調製した成分（Ｂ１-7-1）の一部を乾燥し、組成を調べたところ、マグネシウムが１７．０重量％であり、アルミニウムが２．７重量％であり、２−エチルヘキソキシ基が２３．４重量％であり、塩素が４９．０重量％であった。
［重合］
充分に窒素置換した内容積１リットルのＳＵＳ製オートクレーブに精製トルエン ４００ｍｌを入れ、エチレンを流通し、液相および気相をエチレンで飽和させた。その後、５０℃に昇温し、エチレン雰囲気にて、トリエチルアルミニウム０．２ミリモル、上記で調製した成分（Ｂ１-7-1）をマグネシウム原子換算で１．６ミリモル、実施例２で用いた成分（Ａ２）５．３３５ミリグラム（ジルコニウム原子換算で０.００８ミリモル）を、この順に装入した。エチレン圧を０．７８ＭＰａ・Ｇとし、２０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １０．２ｇを得た。
【０５５７】
重合活性は３,８３０ｇ／mmol-Zr・hrであり、このポリエチレンの［η］は３．１ｄｌ／ｇであった。
【０５５８】
【実施例６−２】
［成分（Ｂ１-7-2）の調製］
充分に窒素置換した内容積２００ｍｌのフラスコに、実施例１と同様にして調製した成分（Ｂ１）２５ｍｌ（マグネシウム原子換算で２５ミリモル）、および精製デカン １００ｍｌを装入し、攪拌下、液温を１５℃に保持しながら、精製デカンで希釈したトリエチルアルミニウム １００ミリモルを、３０分間にわたって滴下装入した。その後、液温を２時間かけて８０℃に昇温し、２時間３０分間反応させた。反応終了後、濾過にて固体部を採取し、トルエンにて充分洗浄した。
【０５５９】
以上の操作によって調製した成分（Ｂ１-7-2）の一部を乾燥し、組成を調べたところ、マグネシウムが２２．０重量％であり、アルミニウムが１．０重量％であり、２−エチルヘキソキシ基が３．６重量％であり、塩素が６６．０重量％であった。
［重合］
実施例６−１において成分（Ｂ１-7-1）の代わりに、上記で調製した成分（Ｂ１-7-2）を用いた以外は、実施例６−１と同様にして重合を行った。その結果、ポリエチレン ９．８ｇを得た。
【０５６０】
重合活性は３,６８０ｇ／mmol-Zr・hrであり、このポリエチレンの［η］は７．１ｄｌ／ｇであった。
【０５６１】
【実施例６−３】
［成分（Ｂ１-7-3）の調製］
充分に窒素置換した内容積２００ｍｌのフラスコに、実施例１と同様にして調製した成分（Ｂ１）１８．８ｍｌ（マグネシウム原子換算で１８．８ミリモル）、および精製デカン ２６ｍｌを装入し、攪拌下、液温を１５℃に保持しながら、精製デカンで希釈したトリエチルアルミニウム ７５ミリモルを滴下装入し、５分間接触反応させた。
【０５６２】
その後、別途用意した５０℃精製デカン中に、攪拌下、全量添加し、１０分間５０℃にて加熱反応した。反応終了後、濾過にて固体部を採取し、トルエンにて充分洗浄した。
以上の操作によって調製した成分（Ｂ１-7-3）の一部を乾燥し、組成を調べたところ、マグネシウムが１９．０重量％、アルミニウムが２．１重量％、２−エチルヘキソキシ基が１３．７重量％、塩素が５６．０重量％であった。
【０５６３】
［重合］
実施例６−１において成分（Ｂ１-7-1）の代わりに、上記で調製した成分（Ｂ１-7-3）を用いた以外は、実施例６−１と同様にして重合を行った。その結果、ポリエチレン ２０．８ｇを得た。
重合活性は７,８００ｇ／mmol-Zr・hrであり、このポリエチレンの［η］は４．７４ｄｌ／ｇであった。
【０５６４】
【実施例６−４】
［成分（Ｂ１-7-4）の調製］
充分に窒素置換した内容積２００ｍｌのフラスコに、実施例１と同様にして調製した成分（Ｂ１）１８．８ｍｌ（マグネシウム原子換算で１８．８ミリモル）、および精製デカン ２６ｍｌを装入し、攪拌下、液温を１５℃に保持しながら、精製デカンで希釈したトリエチルアルミニウム ７５ミリモルを滴下装入し、５分間接触反応した。
【０５６５】
その後、別途用意した８０℃精製デカン中に、攪拌下、全量添加し、１０分間８０℃にて加熱反応した。反応終了後、濾過にて固体部を採取し、トルエンにて充分洗浄した。
以上の操作によって調製した成分（Ｂ１-7-4）の一部を乾燥し、組成を調べたところ、マグネシウムが２１．０重量％であり、アルミニウムが１．６重量％であり、２−エチルヘキソキシ基が８．０重量％であり、塩素が６１．０重量％であった。
【０５６６】
［重合］
実施例６−１において成分（Ｂ１-7-1）の代わりに、上記で調製した成分（Ｂ１-7-4）を用いた以外は、実施例６−１と同様にして重合を行った。その結果、ポリエチレン １９．３ｇを得た。
重合活性は７,２４０ｇ／mmol-Zr・hrであり、このポリエチレンの［η］は５．５ｄｌ／ｇであった。
【０５６７】
【実施例６−５】
充分に窒素置換した内容積１リットルのＳＵＳ製オートクレーブに精製トルエン ４００ｍｌを入れ、エチレンを流通し、液相および気相をエチレンで飽和させた。その後、５０℃に昇温し、エチレン雰囲気にて、トリエチルアルミニウム０．２ミリモル、実施例６−３と同様にして調製した成分（Ｂ１-7-3）をマグネシウム原子換算で１．６ミリモル、成分（Ａ２-84）６．０２４ミリグラム（ジルコニウム原子換算で０.００８ミリモル）を、この順に装入した。エチレン圧を０．７８ＭＰａ・Ｇとし、２０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ２０．７ｇを得た。
【０５６８】
重合活性は７,７６０ｇ／mmol-Zr・hrであり、このポリエチレンの［η］は８．８ｄｌ／ｇであった。
【０５６９】
【実施例６−６】
充分に窒素置換した内容積１リットルのＳＵＳ製オートクレーブに精製トルエン４００ｍｌを入れ、エチレンを流通し、液相および気相をエチレンで飽和させた。その後、５０℃に昇温し、エチレン雰囲気にて、トリエチルアルミニウム０．２ミリモル、実施例６−４と同様にして調製した成分（Ｂ１-7-4）をマグネシウム原子換算で１．６ミリモル、成分（Ａ２-84）６．０２４ミリグラム（ジルコニウム原子換算で０.００８ミリモル）を、この順に装入した。エチレン圧を０．７８ＭＰａ・Ｇとし、２０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １７．１ｇを得た。
【０５７０】
重合活性は６,４１０ｇ／mmol-Zr・hrであり、このポリエチレンの［η］は９．３ｄｌ／ｇであった。
【０５７１】
【実施例６−７】
実施例６−５において、成分（Ｂ１-7-3）の添加量をマグネシウム原子換算で０．８ミリモルに変更し、成分（Ａ２-84）の代わりに、成分（Ａ２-116）を３．０６８ミリグラム（ジルコニウム原子換算で０．００４ミリモル）用いた以外は、実施例６−５と同様にして重合を行った。その結果、ポリエチレン ４４．５ｇを得た。
【０５７２】
重合活性は３３,４００ｇ／mmol-Zr・hrであった。
【０５７３】
【実施例６−８】
実施例６−６において、成分（Ｂ１-7-4）の添加量をマグネシウム原子換算で０．８ミリモルに変更し、成分（Ａ２-84）の代わりに、成分（Ａ２-116）３．０６８ミリグラム（ジルコニウム原子換算で０．００４ミリモル）とした以外は、実施例６−６と同様にして重合を行った。その結果、ポリエチレン ４１．７ｇを得た。
【０５７４】
重合活性は３１,３００ｇ／mmol-Zr・hrであった。
【０５７５】
【実施例６−９】
実施例６−５において、成分（Ｂ１-7-3）の添加量をマグネシウム原子換算で０．８ミリモルに変更し、成分（Ａ２-84）の代わりに、下記成分（Ａ２-138）を３．６９３ミリグラム（ジルコニウム原子換算で０．００４ミリモル）用いた以外は、実施例６−５と同様にして重合を行った。その結果、ポリエチレン ６０．４ｇを得た。
【０５７６】
重合活性は４５,３００ｇ／mmol-Zr・hrであった。
【０５７７】
【化１６７】
0003994015.tif 000139
【０５７８】
【実施例６−１０】
実施例６−６において、成分（Ｂ１-7-4）の添加量をマグネシウム原子換算で０．８ミリモルに変更し、成分（Ａ２-84）の代わりに、成分（Ａ２-138）を３．６９３ミリグラム（ジルコニウム原子換算で０．００４ミリモル）用いた以外は、実施例６−６と同様にして重合を行った。その結果、ポリエチレン ６０．７ｇを得た。
【０５７９】
重合活性は４５,５００ｇ／mmol-Zr・hrであった。
【０５８０】
【実施例７−１】
［成分（Ｂ１-8）の調製］
実施例１と同様にして調製した成分（Ｂ１）に無水フタル酸 ２２．２ｇを添加し、１３０℃にて1時間撹拌混合を行い、無水フタル酸を溶解させた。得られた均一溶液を室温に冷却した後、−２０℃に保持した四塩化チタン８０ｍｌ中にこの均一溶液３０ｍｌを４５分間にわたって滴下装入した。液温を３時間かけて２０℃に昇温し、２０℃に達したところで濾過した。固体部をデカンで洗浄後、１１０ｍｌのトルエンに再懸濁させ、得られた懸濁液を１１０℃に昇温した。１１０℃に到達する直前にテトラエトキシシラン ２．８ｍｌを添加し、１１０℃で２時間加熱した。反応終了後、熱濾過にて固体部を採取し、１１０℃のデカンにて溶液中に遊離のチタン化合物が検出されなくなるまで充分洗浄した。
【０５８１】
以上の操作によって調製した成分（Ｂ１-8）の一部を乾燥し、組成を調べたところ、チタンが０．２重量％であり、マグネシウムが２３．０重量％であり、塩素が６６．０重量％であり、エトキシ基が０．４重量％であった。
［固体状触媒成分の調製］
上記で得られた成分（Ｂ１-8）０．４５ｇを充分窒素置換したシュレンク管に入れ、１０ｍｌの塩化メチレンに懸濁させた。予め別のシュレンク管に、実施例２で用いた成分（Ａ２）２２．５ミリグラムを塩化メチレン １０ｍｌに溶解させたものを調製し、この溶液全量を成分（Ｂ１-8）のスラリー中に攪拌下室温で滴下した。このシュレンク管内容物を室温で２時間接触攪拌させた後、塩化メチレンを減圧留去し、得られた固体生成物をトルエン １５ｍｌにて再懸濁し、グラスフィルターで固体部を濾別した。得られた固体生成物はトルエンにて溶液中に遊離のジルコニウム化合物が検出されなくなるまで充分洗浄した。
【０５８２】
以上の操作によって調製した固体状触媒成分はデカンスラリーとして保存したが、この内の一部を触媒組成を調べる目的で乾燥した。このようにして得られた固体状触媒成分の組成は、ジルコニウムが０．８４重量％、チタンが０．１２重量％、マグネシウムが２１．０重量％であった。
［重合］
充分に窒素置換した内容積５００ｍｌのパドル翼攪拌機付きガラス製オートクレーブに精製トルエン ２５０ｍｌを入れ、エチレン １００リットル／ｈで液相および気相をエチレンで飽和させた。その後、２５℃、エチレン雰囲気にて、トリエチルアルミニウム ０．５ミリモルおよび上記のようにして調製した固体状触媒成分をジルコニウム原子換算で０．００２５ミリモル含むデカンスラリー２．４８ｍｌを加えて重合を開始した。常圧のエチレンガス雰囲気下、２５℃で３０分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ０．６１ｇを得た。
【０５８３】
重合活性は４９０ｇ／mmol-Zr・hrであり、このポリエチレンの［η］は１．６８ｄｌ／ｇであった。
【０５８４】
【実施例７−２】
［固体状触媒成分の調製］
実施例７−１と同様にして調製した成分（Ｂ１-8）０．４０ｇを充分窒素置換したシュレンク管に入れ、１０ｍｌの塩化メチレンに懸濁させた。予め別のシュレンク管に、成分（Ａ２-84）２３．０ミリグラムを塩化メチレン １０ｍｌに溶解させたものを調製し、この溶液全量を成分（Ｂ１-8）のスラリー中に攪拌下室温で滴下した。このシュレンク管内容物を室温で２時間接触攪拌させた後、塩化メチレンを減圧留去し、得られた固体生成物をトルエン１５ｍｌにて再懸濁し、グラスフィルターで固体部を濾別した。得られた固体生成物はトルエンにて溶液中に遊離のジルコニウム化合物が検出されなくなるまで充分洗浄した。
【０５８５】
以上の操作によって調製した固体状触媒成分はデカンスラリーとして保存したが、この内の一部を触媒組成を調べる目的で乾燥した。このようにして得られた固体状触媒成分の組成は、ジルコニウムが１．７０重量％、チタンが０．２７重量％、マグネシウムが２１．０重量％であった。
［重合］
充分に窒素置換した内容積５００ｍｌのパドル翼攪拌機付きガラス製オートクレーブに精製トルエン ２５０ｍｌを入れ、エチレン １００リットル／ｈで液相および気相をエチレンで飽和させた。その後、２５℃、エチレン雰囲気にて、トリエチルアルミニウム ０．５ミリモルおよび上記のようにして調製した固体状触媒成分をジルコニウム原子換算で０．００２５ミリモル含むデカンスラリー １．５６ｍｌを加えて重合を開始した。常圧のエチレンガス雰囲気下、２５℃で３０分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン １．２０ｇを得た。
【０５８６】
重合活性は９６０ｇ／mmol-Zr・hrであり、このポリエチレンの［η］は３．８５ｄｌ／ｇであった。
【０５８７】
【実施例７−３】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリエチルアルミニウム ０．５ミリモルおよび実施例７−１と同様にして調製した固体状触媒成分をジルコニウム原子換算で０．００２５ミリモル含むデカンスラリー ２．４８ｍｌを加えて重合を開始した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ２７．２６ｇを得た。
【０５８８】
重合活性は２１,８００ｇ／mmol-Zr・hrであり、このポリエチレンの［η］は、１．３８ｄｌ／ｇであった。またＧＰＣ測定より測定したこのポリエチレンのＭｗは０．８９×１０5であり、Ｍｗ／Ｍｎ比は２４．５３であった。
【０５８９】
【実施例７−４】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリエチルアルミニウム ０．５ミリモルおよび実施例７−２で調製した固体状触媒成分をジルコニウム原子換算で０．００２５ミリモル含むデカンスラリー １．５６ｍｌを加えて重合を開始した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン １８．８１ｇを得た。
【０５９０】
その結果、重合活性は１５,０００ｇ／mmol-Zr・hrであり、このポリエチレンの［η］は５．２８ｄｌ／ｇであった。またＧＰＣ測定より測定したこのポリエチレンのＭｗは４．６７×１０5であり、Ｍｗ／Ｍｎ比は１２６．５８であった。
【０５９１】
【実施例８−１】
［成分（Ｂ８-1）の調製］
窒素雰囲気下で精製トルエン ３．５ｍｌ、トリエチルアルミニウム ２．５９ｍｌ、および２−エチルヘキシルアルコール ２．９１ｍｌを、５０℃で０．５時間加熱反応を行った。この接触反応物の全量、および無水塩化マグネシウム ２０ｇを、充分に窒素置換した、直径１５ｍｍのＳＵＳ製ボール ２．８ｋｇの入った内容積８００ｍｌのＳＵＳ製粉砕用ポットに装入した。ポットを水冷却により室温に保ちながら、バイブロミル装置で８時間粉砕した。得られた粉砕物をヘキサンで２回洗浄し、デカンスラリーとした。
【０５９２】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリエチルアルミニウム ０．１５ミリモル、上記で調製した成分（Ｂ８-1）をマグネシウム原子換算で１０．５４ミリモル、成分（Ａ１）１.５５９ミリグラム（チタン原子換算で０.００２５ミリモル）を、この順に装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ３.４７ｇを得た。
【０５９３】
重合活性は２,７８０g／mmol-Ti・hrであった。
【０５９４】
【実施例８−２】
［成分（Ｂ８-1-1）の調製］
精製トルエン１０ｍｌ中に、実施例８−１と同様にして調製した成分（Ｂ８-1）をマグネシウム原子換算で１０．５４ミリモル、成分（Ａ１）１.５５９ミリグラム（チタン原子換算で０.００２５ミリモル）を装入し、１５分間接触反応させた。
【０５９５】
［重合］
充分に窒素置換した内容積１リットルのＳＵＳ製オートクレーブに精製トルエン５００ｍｌを入れ、エチレンを流通し、液相および気相をエチレンで飽和させた。その後、２５℃、エチレン雰囲気にて、トリエチルアルミニウム ０．１５ミリモル、上記で調製した成分（Ｂ８-1-1）を全量装入した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ５．５４ｇを得た。
【０５９６】
重合活性は４,４３０ｇ／mmol-Ti・hrであった。
【０５９７】
【実施例８−３】
［成分（Ｂ８-2）の調製］
窒素雰囲気下で精製トルエン １．３ｍｌ、トリイソブチルアルミニウム ４．８０ｍｌ、および２−エチルヘキシルアルコール ２．９１ｍｌを、５０℃で０．５時間加熱反応を行った。この接触反応物の全量、および無水塩化マグネシウム ２０ｇを、充分に窒素置換した、直径１５ｍｍのＳＵＳ製ボール２．８ｋｇの入った内容積８００ｍｌのＳＵＳ製粉砕用ポットに装入した。ポットを水冷却により室温に保ちながら、バイブロミル装置で８時間粉砕した。得られた粉砕物をヘキサンで２回洗浄し、デカンスラリー（成分（Ｂ８-2））とした。
【０５９８】
［重合］
実施例８−１において、成分（Ｂ８-1）の代わりに、上記で調製した成分（Ｂ８-2）をマグネシウム原子換算で１３．４５ミリモル用いた以外は実施例８−１と同様にして重合を行い、ポリエチレン ４．８８ｇを得た。
重合活性は３,９００ｇ／mmol-Ti・hrであった。
【０５９９】
【実施例８−４】
［成分（Ｂ８-2-1）の調製］
精製トルエン１０ｍｌ中に、実施例８−３で用いた成分（Ｂ８-2）をマグネシウム原子換算で１３.４５ミリモル、実施例１で用いた成分（Ａ１）１.５５９ミリグラム（チタン原子換算で０.００２５ミリモル）を装入し、１５分間接触反応させて成分（Ｂ８-2-1）を得た。
【０６００】
［重合］
実施例８−２において、成分（Ｂ８-1-1）の代わりに、上記で調製した成分（Ｂ８-2-1）を全量用いた以外は実施例８−２と同様にして重合を行った。その結果、ポリエチレン ７.２６ｇを得た。
重合活性は５,８１０ｇ／mmol-Ti・hrであった。
【０６０１】
【実施例８−５】
実施例８−３において、重合温度を５０℃に変更した以外は、実施例８−３と同様にして重合を行った。その結果、ポリエチレン １７．１５ｇを得た。
重合活性は１３,７００ｇ／mmol-Ti・hrであった。
【０６０２】
【実施例８−６】
実施例８−４において、重合温度を５０℃に変更した以外は、実施例８−４と同様にして重合を行った。その結果、ポリエチレン １４．２６ｇを得た。
重合活性は１１,４００ｇ／mmol-Ti・hrであった。
【０６０３】
【実施例９−１】
［成分（Ｂ２０-1）の合成］
２００ｍｌナスフラスコにＨ3［ＰＭｏ12Ｏ40］・ｎＨ2Ｏ（ｎ＝２８．８４）５．００ｇ（２．１３ｍｍｏｌ）を入れ、アセトン５０ｍｌに溶解させた。別途、トリフェニルメタンクロライド（Ｐｈ3ＣＣｌ）１．７８ｇ（６．４０ｍｍｏｌ）をアセトン２０ｍｌに溶解させた。Ｈ3［ＰＭｏ12Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、更に１００ｍｌのヘキサンで２回洗浄した。洗浄後、減圧下１００℃で４時間乾燥し、成分（Ｂ２０-1）を得た。乾燥後の成分（Ｂ２０-1）の収量は、３．３０ｇであった。
【０６０４】
［成分（Ｂ２０-1-0）の調製］
３０ｍｌシュレンク管に精製トルエン１０ｍｌ、成分（Ｂ２０-1）５１．０ｍｇ（０．０２ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２）のトルエン溶液（１Ｍ）１０ｍｌ（０．０１ｍｍｏｌ）を加え５分間攪拌して成分（Ｂ２０-1-0）を調製した。
【０６０５】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-0）を全量加えて重合を開始した。常圧のエチレンガス雰囲気下、３０分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ３．７４ｇを得た。
【０６０６】
重合活性は７５０ｇ／mmol-Zr・hrであり、このポリエチレンの［η］は、１．６３ｄｌ／ｇであった。
【０６０７】
【実施例９−２】
［成分（Ｂ２０-1-1）の調製］
３０ｍｌシュレンク管に実施例９−１と同様にして調製した成分（Ｂ２０-1）１２．８ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２０-1-1）を調製した。
【０６０８】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ５．１１ｇを得た。
【０６０９】
重合活性は２,０４０ｇ／mmol-Zr・hrであり、このポリエチレンの［η］は、７．６６ｄｌ／ｇであった。
【０６１０】
【実施例９−３】
［成分（Ｂ２０-1-1-1）の調製］
３０ｍｌシュレンク管に実施例９−１と同様にして調製した成分（Ｂ２０-1）１２．８ｍｇ（０．００５ｍｍｏｌ）を採取し、これに２−エチルヘキサノール１．５６ｍｇ（０．０１５ミリモル）、およびトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２０-1-1-1）を調製した。
【０６１１】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ６．６５ｇを得た。
【０６１２】
重合活性は２,６６０ｇ／mmol-Zr・hrであり、このポリエチレンの［η］は、７．８０ｄｌ／ｇであった。
【０６１３】
【実施例９−４】
［成分（Ｂ２１-1）の合成］
２００ｍｌナスフラスコにＨ3［ＰＭｏ9Ｗ3Ｏ40］・ｎＨ2Ｏ（ｎ＝２８．６２）３．００ｇ（１．１５ｍｍｏｌ）を入れ、アセトン３０ｍｌに溶解させた。別途、Ｐｈ3ＣＣｌ ０．９６ｇ（３．４６ｍｍｏｌ）をアセトン２０ｍｌに溶解させた。Ｈ3［ＰＭｏ9Ｗ3Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、更に１００ｍｌのヘキサンで２回洗浄した。洗浄後、減圧下１００℃で４時間乾燥し、成分（Ｂ２１-1）を得た。乾燥後の成分（Ｂ２１-1）の収量は、１．７９ｇであった。
【０６１４】
［成分（Ｂ２１-1-1）の調製］
３０ｍｌシュレンク管に成分（Ｂ２１-1）１４．０１ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２１-1-1）を調製した。
【０６１５】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２１-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ５．８７ｇを得た。
【０６１６】
重合活性は２,３５０ｇ／mmol-Zr・hrであり、このポリエチレンの［η］は、６．８０ｄｌ／ｇであった。
【０６１７】
【実施例９−５】
［成分（Ｂ２２-1）の合成］
２００ｍｌナスフラスコにＨ3［ＰＭｏ6Ｗ6Ｏ40］・ｎＨ2Ｏ（ｎ＝２８．４３）３．００ｇ（１．０５ｍｍｏｌ）を入れ、アセトン ３０ｍｌに溶解させた。別途、Ｐｈ3ＣＣｌ ０．８８ｇ（３．１４ｍｍｏｌ）をアセトン ２０ｍｌに溶解させた。Ｈ3［ＰＭｏ6Ｗ6Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、さらに１００ｍｌのヘキサンで２回洗浄した。洗浄後、減圧下１００℃で４時間乾燥し、成分（Ｂ２２-1）を得た。乾燥後の成分（Ｂ２２-1）の収量は、１．６２ｇであった。
【０６１８】
［成分（Ｂ２２-1-1）の調製］
３０ｍｌシュレンク管に成分（Ｂ２２-1）１２．８ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２２-1-1）を調製した。
【０６１９】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２２-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ５．５４ｇを得た。
【０６２０】
重合活性は２,２２０ｇ／mmol-Zr・hrであり、このポリエチレンの［η］は、６．５６ｄｌ／ｇであった。
【０６２１】
【実施例９−６】
［成分（Ｂ２３-1）の合成］
２００ｍｌナスフラスコにＨ3［ＰＭｏ3Ｗ9Ｏ40］・ｎＨ2Ｏ（ｎ＝２９．１７）３．００ｇ（０．９６ｍｍｏｌ）を入れ、アセトン ３０ｍｌに溶解させた。別途、Ｐｈ3ＣＣｌ ０．８０ｇ（２．８６ｍｍｏｌ）をアセトン ２０ｍｌに溶解させた。Ｈ3［ＰＭｏ3Ｗ9Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、さらに１００ｍｌのヘキサンで２回洗浄した。洗浄後、減圧下１００℃で４時間乾燥し、成分（Ｂ２３-1）を得た。乾燥後の成分（Ｂ２３-1）の収量は、１．８４ｇであった。
【０６２２】
［成分（Ｂ２３-1-1）の調製］
３０ｍｌシュレンク管に成分（Ｂ２３-1）１６．７ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２３-1-1）を調製した。
【０６２３】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２３-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ７．６２ｇを得た。
【０６２４】
重合活性は３,０５０ｇ／mmol-Zr・hrであり、このポリエチレンの［η］は、６．６９ｄｌ／ｇであった。
【０６２５】
【実施例９−７】
［成分（Ｂ２４-1）の合成］
２００ｍｌナスフラスコにＨ3［ＰＷ12Ｏ40］・ｎＨ2Ｏ（ｎ＝２６．０６）５．００ｇ（１．４９ｍｍｏｌ）を入れ、アセトン ５０ｍｌに溶解させた。別途、Ｐｈ3ＣＣｌ １．２５ｇ（４．４７ｍｍｏｌ）をアセトン ２０ｍｌに溶解させた。Ｈ3［ＰＷ12Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、さらに１００ｍｌのヘキサンで２回洗浄した。洗浄後、減圧下１００℃で４時間乾燥し、成分（Ｂ２４-1）を得た。乾燥後の成分（Ｂ２４-1）の収量は、３．４５ｇであった。
【０６２６】
［成分（Ｂ２４-1-1）の調製］
３０ｍｌシュレンク管に成分（Ｂ２４-1）１８．０ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２４-1-1）を調製した。
【０６２７】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２４-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ７．８０ｇを得た。
【０６２８】
重合活性は３,１２０ｇ／mmol-Zr・hrであり、このポリエチレンの［η］は、６．３４ｄｌ／ｇであった。
【０６２９】
【実施例９−８】
［成分（Ｂ２５-1）の合成］
２００ｍｌナスフラスコにＨ4［ＳｉＷ12Ｏ40］・ｎＨ2Ｏ（ｎ＝２４．２０）５．００ｇ（１．５１ｍｍｏｌ）を入れ、アセトン ５０ｍｌに溶解させた。別途、Ｐｈ3ＣＣｌ １．６８ｇ（６．０４ｍｍｏｌ）をアセトン ２０ｍｌに溶解させた。Ｈ4［ＳｉＷ12Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、更に１００ｍｌのヘキサンで２回洗浄した。洗浄後、減圧下１００℃で４時間乾燥し、成分（Ｂ２５-1）を得た。乾燥後の成分（Ｂ２５-1）の収量は、３．５５ｇであった。
【０６３０】
［成分（Ｂ２５-1-1）の調製］
３０ｍｌシュレンク管に成分（Ｂ２５-1）１９．２ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２５-1-1）を調製した。
【０６３１】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２５-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ３．６３ｇを得た。
【０６３２】
重合活性は１,４５０ｇ／mmol-Zr・hrであり、このポリエチレンの［η］は６．１７ｄｌ／ｇであった。
【０６３３】
【実施例９−９】
［成分（Ｂ２６-1）の合成］
２００ｍｌナスフラスコにＨ4［ＳｉＭｏ12Ｏ40］・ｎＨ2Ｏ（ｎ＝２８．２３）５．００ｇ（２．１４ｍｍｏｌ）を入れ、アセトン ５０ｍｌに溶解させた。別途、Ｐｈ3ＣＣｌ ２．３９ｇ（８．５６ｍｍｏｌ）をアセトン ２０ｍｌに溶解させた。Ｈ4［ＳｉＭｏ12Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、さらに１００ｍｌのヘキサンで２回洗浄した。洗浄後、減圧下１００℃で４時間乾燥し、成分（Ｂ２６-1）を得た。乾燥後の成分（Ｂ２６-1）の収量は、３．８５ｇであった。
【０６３４】
［成分（Ｂ２６-1-1）の調製］
３０ｍｌシュレンク管に成分（Ｂ２６-1）１４．０ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２６-1-1）を調製した。
【０６３５】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２６-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ４．７４ｇを得た。
【０６３６】
重合活性は１,９００ｇ／mmol-Zr・hrであり、このポリエチレンの［η］は、６．７３ｄｌ／ｇであった。
【０６３７】
【実施例９−１０】
［成分（Ｂ２７-1）の合成］
２００ｍｌナスフラスコにＨ4［ＰＶＭｏ11Ｏ40］・ｎＨ2Ｏ（ｎ＝２９．３５）３．００ｇ（１．３０ｍｍｏｌ）を入れ、アセトン ３０ｍｌに溶解させた。別途、Ｐｈ3ＣＣｌ １．４５ｇ（５．２０ｍｍｏｌ）をアセトン ２０ｍｌに溶解させた。Ｈ4［ＰＶＭｏ11Ｏ40］・ｎＨ2Ｏ溶液を攪拌しながら、これに室温でＰｈ3ＣＣｌ溶液をゆっくり滴下し、２時間攪拌を続けた。攪拌終了後、アセトンを減圧留去し、１００ｍｌのトルエンで５回洗浄した後、更に１００ｍｌのヘキサンで２回洗浄した。洗浄後、減圧下１００℃で４時間乾燥し、成分（Ｂ２７-1）を得た。乾燥後の成分（Ｂ２７-1）の収量は、２．０９ｇであった。
【０６３８】
［成分（Ｂ２７-1-1）の調製］
３０ｍｌシュレンク管に成分（Ｂ２７-1）１３．８ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２７-1-1）を調製した。
【０６３９】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２７-1-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ３．５７ｇを得た。
【０６４０】
重合活性は１,４３０ｇ／mmol-Zr・hrであり、このポリエチレンの［η］は、６．８７ｄｌ／ｇであった。
【０６４１】
【実施例９−１１】
［成分（Ｂ２０-1-2）の調製］
３０ｍｌシュレンク管に実施例９−１と同様にして調製した成分（Ｂ２０-1）１２．８ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-116）のトルエン溶液（１Ｍ）１０ｍｌ（０．０１ｍｍｏｌ）を加え５分間攪拌して成分（Ｂ２０-1-2）を調製した。
【０６４２】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-2）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ７．３７ｇを得た。
【０６４３】
重合活性は２,９５０ｇ／mmol-Zr・hrであり、このポリエチレンの［η］は、７．３７ｄｌ／ｇであった。
【０６４４】
【実施例９−１２】
［成分（Ｂ２０-1-3）の調製］
３０ｍｌシュレンク管に実施例９−１と同様にして調製した成分（Ｂ２０-1）１２．８ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した下記成分（Ａ２-171）のトルエン溶液（１Ｍ）１０ｍｌ（０．０１ｍｍｏｌ）を加え５分間攪拌して成分（Ｂ２０-1-3）を調製した。
【０６４５】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-3）を全量加えて重合を開始した。常圧のエチレンガス雰囲気下、３分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ４．５５ｇを得た。
【０６４６】
重合活性は９,１００ｇ／mmol-Zr・hrであり、このポリエチレンの［η］は、０．３５ｄｌ／ｇであった。
【０６４７】
【化１６８】
0003994015.tif 000140
【０６４８】
【実施例９−１３】
［成分（Ｂ２４-1-2）の調製］
３０ｍｌシュレンク管に実施例９−７と同様にして調製した成分（Ｂ２４-1）１８．０ｍｇ（０．００５ｍｍｏｌ）を採取し、これにトリエチルアルミニウムトルエン溶液（１Ｍ）１．０ｍｌ（１．０ｍｍｏｌ）を加えた。さらに、別途調製した成分（Ａ２-171）のトルエン溶液（１Ｍ）１０ｍｌ（０．０１ｍｍｏｌ）を加え５分間攪拌して成分（Ｂ２４-1-2）を調製した。
【０６４９】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２４-1-2）を全量加えて重合を開始した。常圧のエチレンガス雰囲気下、３分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン３．８５ｇを得た。
【０６５０】
重合活性は７,７００ｇ／mmol-Zr・hrであり、このポリエチレンの［η］は、０．２９ｄｌ／ｇであった。
【０６５１】
【実施例９−１４】
［成分（Ｂ２０-2）の調製］
１００ｍｌシュレンク管に日本無機化学製Ｎａ3［ＰＭｏ12Ｏ40］・ｎＨ2Ｏ ５．００ｇを入れ、減圧下１５０℃で２時間乾燥し、成分（Ｂ２０-2）を得た。
［成分（Ｂ２０-2-1）の調製］
３０ｍｌシュレンク管に成分（Ｂ２０-2）９．５ｍｇ（０．００５ｍｍｏｌ）を採取し、これにトリエチルアルミニウムトルエン溶液（１Ｍ）１．０ｍｌ（１．０ｍｍｏｌ）を加えた。更に、別途調製した成分（Ａ２-116）のトルエン溶液（１Ｍ）１０ｍｌ（０．０１ｍｍｏｌ）を加え５分間攪拌して成分（Ｂ２０-2-1）を調製した。
【０６５２】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-2-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ４．７７ｇを得た。
【０６５３】
重合活性は１,９００ｇ／mmol-Zr・hrであり、このポリエチレンの［η］は、７．７０ｄｌ／ｇであった。
【０６５４】
【実施例９−１５】
［成分（Ｂ２０-3）の合成］
充分に窒素置換した１００ｍｌシュレンク管に成分（Ｂ２０-2）１．００ｇ（０．５３ｍｍｏｌ）を入れ、アセトン ８０ｍｌに溶解させた。別途、Ｎ,Ｎ−ジメチルアニリン塩酸塩 ０．２７ｇ（１．７３ｍｍｏｌ）をアセトン ２０ｍｌに溶解させた。成分（Ｂ２０-2）溶液を攪拌しながら、窒素雰囲気下、室温でＮ,Ｎ−ジメチルアニリン塩酸塩溶液をゆっくり滴下し、２時間攪拌を続けた。攪拌終了後、アセトンを減圧留去し、１００ｍｌのトルエンで５回洗浄した後、さらに１００ｍｌのヘキサンで２回洗浄した。洗浄後、減圧下１００℃で４時間乾燥し、成分（Ｂ２０-3）を得た。乾燥後の成分（Ｂ２０-3）の収量は、０．５４ｇであった。
【０６５５】
［成分（Ｂ２０-3-1）の調製］
３０ｍｌシュレンク管に成分（Ｂ２０-3）１０．９ｍｇ（０．００５ｍｍｏｌ）を採取し、これにトリエチルアルミニウムトルエン溶液（１Ｍ）１．０ｍｌ（１．０ｍｍｏｌ）を加えた。更に、別途調製した成分（Ａ２-116）のトルエン溶液（１Ｍ）１０ｍｌ（０．０１ｍｍｏｌ）を加え５分間攪拌して成分（Ｂ２０-3-1）を調製した。
【０６５６】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-3-1）を全量加えて重合を開始した。常圧のエチレンガス雰囲気下、３０分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ６．１９ｇを得た。
【０６５７】
重合活性は２,５００ｇ／mmol-Zr・hrであり、このポリエチレンの［η］は、６．６４ｄｌ／ｇであった。
【０６５８】
【実施例９−１６】
［成分（Ｂ２０-1-1-2）の調製］
１５０℃、５時間窒素流通下で焼成したＳｉＯ2（富士シリシア製  Ｐ１０）１２７．５ｍｇを充分に窒素置換した３０ｍｌシュレンク管▲１▼に採取した。別途、充分に窒素置換した３０ｍｌシュレンク管▲２▼に成分（Ｂ２０-1）１２．８ｍｇ（０．００５ｍｍｏｌ）を採取し、１．０ｍｏｌ／リットル  トリエチルアルミニウムヘキサン溶液１．０ｍｌ（１．０ｍｍｏｌ）をこれに加え１０分間超音波を照射したものをシュレンク管▲１▼に加えた。ヘキサンを除去した後、１．０ｍｏｌ／リットル  トリエチルアルミニウムトルエン溶液１．０ｍｌ（１．０ｍｍｏｌ）をシュレンク管▲１▼に加え、さらに、調製した成分（Ａ２-116）のトルエン溶液（１Ｍ）１０ｍｌ（０．０１ｍｍｏｌ）を加えて５分間攪拌し成分（Ｂ２０-1-1-2）を得た。
【０６５９】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-1-2）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ７．９５ｇを得た。
【０６６０】
重合活性は３,１８０ｇ／mmol-Zr・hrであり、このポリエチレンの［η］は、２１．５ｄｌ／ｇであった。
【０６６１】
【実施例９−１７】
［成分（Ｂ２０-1-1ａ）の調製］
３０ｍｌシュレンク管に実施例９−１と同様にして調製した成分（Ｂ２０-1）６．４ｍｇ（０．００２５ｍｍｏｌ）を採取し、１．０ｍｏｌ／リットル  トリエチルアルミニウムトルエン溶液０．５ｍｌ（０．５ｍｍｏｌ）をこれに加え１０分間超音波を照射した。更に、別途調製した成分（Ａ２-116）のトルエン溶液（１Ｍ）５ｍｌ（０．００５ｍｍｏｌ）を加え５分間攪拌して成分（Ｂ２０-1-1ａ）を調製した。
【０６６２】
［重合］
充分に窒素置換した内容積１リットルのオートクレーブに精製トルエン５００ｍｌを入れ、エチレンを流通し、液相および気相をエチレンで飽和させた。その後、２５℃、エチレン雰囲気にて成分（Ｂ２０-1-1ａ）を全量加えて重合を開始した。エチレン圧を０．７８ＭＰａ・Ｇとし、２０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン１７．６４ｇを得た。
【０６６３】
重合活性は１０,６００ｇ／mmol-Zr・hrであった。
【０６６４】
【比較例７】
［重合］
成分（Ｂ２０-1）を加えず重合時間を３０分にした以外は、実施例１と同様に行った。反応生成物を大量のメタノールに投入したがポリマーは得られなかった。
【０６６５】
【比較例８】
［重合］
成分（Ｂ２０-1）を加えず重合時間を３０分にした以外は、実施例２と同様に行った。反応生成物を大量のメタノールに投入してポリマーを全量析出後、塩酸を加えてグラスフィルターで濾取した。得られたポリマーを１０時間、真空乾燥させてポリエチレン ２．１０ｇを得た。
【０６６６】
重合活性は４３０ｇ／mmol-Zr・hrであり、このポリエチレンの［η］は、９．９７ｄｌ／ｇであった。
【０６６７】
【比較例９】
［成分（Ｂ２０-0-1）の調製］
３０ｍｌシュレンク管に乾燥したＰｈ3ＣＣｌｍｇ（０．０１５ｍｍｏｌ）を採取し、これにトリエチルアルミニウムトルエン溶液（１Ｍ）１．０ｍｌ（１．０ｍｍｏｌ）を加えた。更に、別途調製した成分（Ａ２-116）のトルエン溶液（１Ｍ）１０ｍｌ（０．０１ｍｍｏｌ）を加え５分間攪拌して成分（Ｂ２０-0-1）を調製した。
【０６６８】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-0-1）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン １．６７ｇを得た。
【０６６９】
重合活性は６７０ｇ／mmol-Zr・hrであり、このポリエチレンの［η］は、９．８９ｄｌ／ｇであった。
【０６７０】
【実施例１０−１】
［成分（Ｂ３０-1）の調製］
（１）粘土鉱物の化学処理
１Ｎ塩酸水溶液１００ｍｌにモンモリロナイト（Aldrich社製、Montmorillonite K10）７．６５ｇを分散させ、９０℃で２時間処理した。処理後、固体成分を充分に水洗した。次に、得られた固体成分をＡｌ2（ＳＯ4）3・１４〜１８Ｈ2Ｏ７．２５ｇを溶解させた蒸留水１５０ｍｌに分散させ、室温で３０分間攪拌しろ過した。この操作を２回繰り返した後、固体成分を蒸留水で洗浄し、乾燥（減圧下常温で１０時間）、脱水（減圧下２００℃で２時間加熱）を行った。
（２）有機アルミニウム処理
（１）で得られた化学処理モンモリロナイト ２ｇを採取し、脱水トルエン ２０ｍｌを加えてトルエンスラリーとした。これに、トリエチアルミニウムのトルエン溶液（１．０ｍｏｌ／リットル）４．６ｍｌを加え、室温で１時間接触させた後、固体成分をトルエンで充分に洗浄し、トルエン ５０ｍｌを加え、有機アルミニウム処理モンモリロナイト（成分（Ｂ３０-1））のトルエンスラリーを調製した。
【０６７１】
［成分（Ｂ３０-1-1）の調製］
（２）で得られた成分（Ｂ３０-1）３４ｍｇに、トリエチアルミニウムのトルエン溶液（１．０ｍｏｌ／リットル）０．２ｍｌを加え、さらに実施例４−６と同様にして調製した成分（Ａ２-116）のトルエン溶液（０．００７ｍｍｏｌ／リットル）０．７１ｍｌを添加し３０分間接触させることで触媒成分（成分（Ｂ３０-1-1））を調製した。
【０６７２】
［重合］
充分に窒素置換した内容積１リットルのＳＵＳ製オートクレーブに精製トルエン５００ｍｌを入れ、エチレンを流通し、液相および気相をエチレンで飽和させた。その後、５０℃、エチレン雰囲気にて、トリエチルアルミニウム ０．２５ｍｍｏｌ、成分（Ｂ３０-1-1）を全量装入した。エチレン圧を０．７８ＭＰａ・Ｇとし、３０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ４３．４５ｇを得た。
【０６７３】
重合活性は１７３,８００ｇ／mmol-Zr・hrであり、このポリエチレンの［η］は、１９．７ｄｌ／ｇであった。
【０６７４】
【実施例１０−２】
［成分（Ｂ３１−１）の調製］
実施例１０−１の［成分（Ｂ３０−１）の調製］において、モンモリロナイト（Aldrich社製、Montmorillonite K10）の代わりに、合成雲母（コープケミカル社、ソマシフＭＥ−１００）を用いた以外は、実施例１０−１と同様に処理することで、有機アルミニウム処理合成雲母（成分（Ｂ３１-1））のトルエンスラリーを調製した。
【０６７５】
［成分（Ｂ３１-1-1）の調製］
上記で得られた成分（Ｂ３１-1）３４ｍｇに、トリエチアルミニウムのトルエン溶液（１．０ｍｏｌ／リットル）０．２ｍｌを加え、さらに成分（Ａ２-116）のトルエン溶液（０．００７ｍｍｏｌ／リットル）０．７１ｍｌを添加し、３０分間接触させることで触媒成分（成分（Ｂ３１-1-1））を調製した。
【０６７６】
［重合］
実施例１０−１で用いた成分（Ｂ３０-1-1）の代わりに、成分（Ｂ３１-1-1）を用いた以外は、実施例１０−１と同様にして重合を行った。その結果、ポリエチレン５１．２９ｇを得た。
重合活性は２０５,２００ｇ／mmol-Zr・hrであり、このポリエチレンの［η］は１４．２ｄｌ／ｇであった。
【０６７７】
【実施例１０−３】
［成分（Ｂ３２−１）の調製］
実施例１０−１の［成分（Ｂ３０−１）の調製］において、モンモリロナイト（Aldrich社製、Montmorillonite K10）の代わりに、モンモリロナイト（クニミネ工業社製、クニピアＦ）を用いた以外は、実施例１０−１と同様に処理することで、有機アルミニウム処理モンモリロナイト（成分（Ｂ３２-1））のトルエンスラリーを調製した。
【０６７８】
［成分（Ｂ３２-1-1）の調製］
上記で得られた成分（Ｂ３２-1）３４ｍｇに、トリエチアルミニウムのトルエン溶液（１．０ｍｏｌ／リットル）０．２ｍｌを加え、さらに成分（Ａ２-116）のトルエン溶液（０．００７ｍｍｏｌ／リットル）０．７１ｍｌを添加し、３０分間接触させることで触媒成分（成分（Ｂ３２-1-1））を調製した。
【０６７９】
［重合］
実施例１０−１において、成分（Ｂ３０-1-1）の代わりに、成分（Ｂ３２-1-1）を用いた以外は、実施例１０−１と同様にして重合を行った。その結果、ポリエチレン ２６．９２ｇを得た。
重合活性は１０７,７００ｇ／mmol-Zr・hrであり、このポリエチレンの［η］は、１３．２ｄｌ／ｇであった。
【０６８０】
【実施例１０−４】
［成分（Ｂ３３−１）の調製］
実施例１０−１の［成分（Ｂ３０−１）の調製］において、モンモリロナイト（Aldrich社製、Montmorillonite K10）の代わりに、パイロフィライト（丸尾カルシウム株式会社製、ＨＡクレー）を用いた以外は、実施例１０−１と同様に処理することで、有機アルミニウム処理パイロフィライト（成分（Ｂ３３-1））のトルエンスラリーを調製した。
【０６８１】
［成分（Ｂ３３-1-1）の調製］
上記で得られた成分（Ｂ３３-1）３４ｍｇに、トリエチアルミニウムのトルエン溶液（１．０ｍｏｌ／リットル）０．２ｍｌを加え、さらに成分（Ａ２-116）のトルエン溶液（０．００７ｍｍｏｌ／リットル）０．７１ｍｌを添加し、３０分間接触させることで触媒成分（成分（Ｂ３３-1-1））を調製した。
【０６８２】
［重合］
実施例１０−１において、成分（Ｂ３０-1-1）の代わりに、成分（Ｂ３３-1-1）を用いた以外は、実施例１０−１と同様にして重合を行った。その結果、ポリエチレン ４５．９８ｇを得た。
重合活性は１８４,０００ｇ／mmol-Zr・hrであり、このポリエチレンの［η］は、１４．４ｄｌ／ｇであった。
【０６８３】
【実施例１０−５】
［成分（Ｂ３４-1）の調製］
実施例１０−１の［成分（Ｂ３０−１）の調製］において行ったＡｌ2（ＳＯ4）3・１４〜１８Ｈ2Ｏ処理を行わない以外は実施例１０−１と同様に処理することで、有機アルミニウム処理モンモリロナイト（成分（Ｂ３４-1））のトルエンスラリーを調製した。
【０６８４】
［成分（Ｂ３４-1-1）の調製］
上記で得られた成分（Ｂ３４-1）３４ｍｇに、トリエチアルミニウムのトルエン溶液（１．０ｍｏｌ／リットル）０．２ｍｌを加え、さらに成分（Ａ２-116）のトルエン溶液（０．００７ｍｍｏｌ／リットル）０．７１ｍｌを添加し、３０分間接触させることで触媒成分（成分（Ｂ３４-1-1））を調製した。
【０６８５】
［重合］
実施例１０−１において用いた成分（Ｂ３０-1-1）の代わりに、成分（Ｂ３４-1-1）を用いた以外は、実施例１０−１と同様にして重合を行った。その結果、ポリエチレン ３０．９１ｇを得た。
重合活性は１２４,０００ｇ／mmol-Zr・hrであり、このポリエチレンの［η］は、１８．５ｄｌ／ｇであった。
【０６８６】
【実施例１１−１】
充分に窒素置換した内容積５００ｍｌのパドル翼攪拌機付きガラス製オートクレーブに精製トルエン２５０ｍｌを入れ、５０℃に加温し、エチレン１００リットル／ｈｒで液相および気相をエチレンで飽和させた。その後、実施例２と同様にして調製した成分（Ｂ１-2）を全量装入し、さらに３分後、下記成分（Ａ４）２．６２ミリグラム（鉄原子換算で０.００５ミリモル）を加えて重合を開始した。常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン ６．１２ｇを得た。
【０６８７】
重合活性は２,４５０ｇ／mmol-Fe・hrであり、このポリエチレンの［η］は、１．８０ｄｌ／ｇであった。
【０６８８】
【化１６９】
0003994015.tif 000141
【０６８９】
【比較例１０】
充分に窒素置換した内容積５００ｍｌのパドル翼攪拌機付きガラス製オートクレーブに精製トルエン２５０ｍｌを入れ、５０℃に加温し、エチレン１００リットル／ｈｒで液相および気相をエチレンで飽和させた。その後、トリエチルアルミニウム１．０ミリモルを装入し、次いで実施例１１−１で用いた成分（Ａ４）２．６２ミリグラム（鉄原子換算で０．００５ミリモル）を加えて重合を開始した。常圧のエチレンガス雰囲気下、３０分間重合させた後、少量のイソブチルアルコールを添加して重合を止めた。反応生成物を大量のメタノールに投入してポリマーを全量析出後、塩酸を加えてグラスフィルターで濾取した。得られたポリマーを１０時間、真空乾燥させてポリエチレン １．４８ｇを得た。
【０６９０】
重合活性は５９０ｇ／mmol-Fe・hrであり、このポリエチレンの［η］は、０．２７ｄｌ／ｇであった。
【０６９１】
【実施例１１−２】
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数１２００ｒｐｍにて、実施例１と同様にして調製した成分（Ｂ１）０．５ｍｌ（マグネシウム原子換算で０．５ミリモル）、次いで、トリクロロ酢酸エチル ０．２５ミリモル、トリエチルアルミニウム １．５ミリモル、ジエチルアルミニウムクロライド ０．２５ミリモル、さらに、下記成分（Ａ８-1）１．０７４ミリグラム（バナジウム原子換算で０.００２７５ミリモル）を、この順に、３０秒間隔で装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ２．１４ｇを得た。
【０６９２】
重合活性は３,１２０ｇ／mmol-V・hrであり、このポリエチレンの［η］は、４６．５ｄｌ／ｇであった。
【０６９３】
【化１７０】
0003994015.tif 000142
【０６９４】
【実施例１１−３】
実施例１１−２において、成分（Ａ８-1）の代わりに、下記成分（Ａ８-2）１．３６６ミリグラム（バナジウム原子換算で０.００２７５ミリモル）を用いた以外は、実施例１１−２と同様にして重合を行い、ポリエチレン ２．２４ｇを得た。
【０６９５】
重合活性は３,２６０ｇ／mmol-V・hrであり、このポリエチレンの［η］は、２８．１ｄｌ／ｇであった。
【０６９６】
【化１７１】
0003994015.tif 000143
【０６９７】
【実施例１１−４】
実施例１１−２において、成分（Ａ８-1）の代わりに、下記成分（Ａ８-3）１．３８３ミリグラム（バナジウム原子換算で０.００２７５ミリモル）を用いた以外は、実施例１１−２と同様にして重合を行い、ポリエチレン ０．６０５ｇを得た。
【０６９８】
重合活性は８８０ｇ／mmol-V・hrであり、このポリエチレンの［η］は、３４．１ｄｌ／ｇであった。
【０６９９】
【化１７２】
0003994015.tif 000144
【０７００】
【実施例１１−５】
実施例１１−２において、成分（Ａ８-1）の代わりに、下記成分（Ａ８-4）１．５７０ミリグラム（バナジウム原子換算で０.００２７５ミリモル）を用いた以外は、実施例１１−２と同様にして重合を行った。その結果、ポリエチレン１．２７ｇを得た。
【０７０１】
重合活性は１,８５０ｇ／mmol-V・hrであり、このポリエチレンの［η］は、３０．２ｄｌ／ｇであった。
【０７０２】
【化１７３】
0003994015.tif 000145
【０７０３】
【実施例１１−６】
実施例１１−２において、成分（Ａ８-1）の代わりに、下記成分（Ａ８-5）１．２５０ミリグラム（バナジウム原子換算で０.００２７５ミリモル）を用いた以外は、実施例１１−２と同様にして重合を行った。その結果、ポリエチレン ４．０８ｇを得た。
【０７０４】
重合活性は５,９３０ｇ／mmol-V・hrであり、このポリエチレンの［η］は、３１．５ｄｌ／ｇであった。
【０７０５】
【化１７４】
0003994015.tif 000146
【０７０６】
【実施例１１−７】
実施例１１−２において、成分（Ａ８-1）の代わりに、下記成分（Ａ８-6）１．２１８ミリグラム（バナジウム原子換算で０.００２７５ミリモル）を用いた以外は、実施例１１−２と同様にして重合を行った。その結果、ポリエチレン １．４６ｇを得た。
【０７０７】
重合活性は２,１２０ｇ／mmol-V・hrであった。
【０７０８】
【化１７５】
0003994015.tif 000147
【０７０９】
【実施例１１−８】
実施例１１−２において、成分（Ａ８-1）の代わりに、下記成分（Ａ８-7）１．３１７ミリグラム（バナジウム原子換算で０.００２７５ミリモル）を用いた以外は、実施例１１−２と同様にして重合を行った。その結果、ポリエチレン １．１５ｇを得た。
【０７１０】
重合活性は１,６７０ｇ／mmol-V・hrであり、このポリエチレンの［η］は、２７．９ｄｌ／ｇであった。
【０７１１】
【化１７６】
0003994015.tif 000148
【０７１２】
【実施例１１−９】
実施例１１−２において、成分（Ａ８-1）の代わりに、下記成分（Ａ８-8）１．１５２ミリグラム（バナジウム原子換算で０.００２７５ミリモル）を用いた以外は、実施例１１−２と同様にして重合を行った。その結果、ポリエチレン １５．３８ｇを得た。
【０７１３】
重合活性は２２,４００ｇ／mmol-V・hrであり、このポリエチレンの［η］は、２７．９ｄｌ／ｇであった。
【０７１４】
【化１７７】
0003994015.tif 000149
【０７１５】
【実施例１１−１０】
実施例１１−２において、成分（Ａ８-1）の代わりに、下記成分（Ａ８-9）１．７６７ミリグラム（バナジウム原子換算で０.００２７５ミリモル）を用いた以外は、実施例１１−２と同様にして重合を行った。その結果、ポリエチレン ２．１６ｇを得た。
【０７１６】
重合活性は３,１４０ｇ／mmol-V・hrであり、このポリエチレンの［η］は、３０．４ｄｌ／ｇであった。
【０７１７】
【化１７８】
0003994015.tif 000150
【０７１８】
【実施例１２−１】
［成分（Ｂ１-7-5）の調製］
充分に窒素置換した内容積２００ｍｌのフラスコに、実施例１で調製した成分（Ｂ１）１８．８ｍｌ（マグネシウム原子換算で１８．８ミリモル）、および精製デカン ２６ｍｌを装入し、攪拌下、液温を１５℃に保持しながら、精製デカンで希釈したトリエチルアルミニウム ７５ミリモルを滴下装入し、５分間接触反応した。
【０７１９】
その後、別途用意した１１０℃精製デカン中に、攪拌下、全量添加し、１０分間１１０℃にて加熱反応した。反応終了後、濾過にて固体部を採取し、トルエンにて充分洗浄した。
以上の操作によって調製した成分（Ｂ１-7-5）の一部を乾燥し、組成を調べたところ、マグネシウムが２２．０重量％であり、アルミニウムが１．４重量％であり、２−エチルヘキソキシ基が４．０重量％であり、塩素が６４．０重量％であった。
【０７２０】
［重合］
充分に窒素置換した内容積１リットルのＳＵＳ製オートクレーブに精製トルエン４００ｍｌを入れ、エチレンを流通し、液相および気相をエチレンで飽和させた。その後、５０℃に昇温し、エチレン雰囲気にて、トリエチルアルミニウム ０．２ミリモル、上記で調製した成分（Ｂ１-7-5）をマグネシウム原子換算で０．６ミリモル、実施例１１−１で用いた成分（Ａ４）１．５７３ミリグラム（鉄原子換算で０.００３ミリモル）を、この順に装入した。エチレン圧を０．７８ＭＰａ・Ｇとし、２０分間重合を行った。重合中は、５０℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ５８．５ｇを得た。
【０７２１】
重合活性は５８,５００ｇ／mmol-Zr・hrであり、このポリエチレンの［η］は、２．９８ｄｌ／ｇであった。
【０７２２】
【実施例１３−１】
［固体状触媒成分の調製］
実施例７−１と同様にして調製した成分（Ｂ１-8）０．４２ｇを充分窒素置換したシュレンク管に入れ、１０ｍｌの塩化メチレンに懸濁させた。別のシュレンク管に、成分（Ａ４）１６．４ミリグラムを塩化メチレン １０ｍｌに溶解させたものを調製し、この溶液全量を成分（Ｂ１-8）のスラリー中に攪拌下室温で滴下した。このシュレンク管内容物を室温で２時間接触攪拌させた後、塩化メチレンを減圧留去し、得られた固体生成物をトルエン １５ｍｌにて再懸濁し、グラスフィルターで固体部を濾別した。得られた固体生成物はトルエンにて溶液中に遊離の鉄化合物が検出されなくなるまで充分洗浄した。
【０７２３】
以上の操作によって調製した固体状触媒成分はデカンスラリーとして保存したが、この内の一部を触媒組成を調べる目的で乾燥した。このようにして得られた固体状触媒成分の組成は、鉄が１．０６重量％であり、チタンが０．２８重量％であり、マグネシウムが２１．０重量％であった。
［重合］
充分に窒素置換した内容積５００ｍｌのパドル翼攪拌機付きガラス製オートクレーブに精製トルエン ２５０ｍｌを入れ、エチレン １００リットル／ｈで液相および気相をエチレンで飽和させた。その後、２５℃、エチレン雰囲気にて、トリエチルアルミニウム ０．５ミリモルおよび上記のようにして調製した固体状触媒成分を鉄原子換算で０．００２５ミリモル含むデカンスラリー １．３６ｍｌを加えて重合を開始した。常圧のエチレンガス雰囲気下、２５℃で３０分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ４．２８ｇを得た。
【０７２４】
重合活性は３,４２４ｇ／mmol-Fe・hrであり、このポリエチレンの［η］は、１．４２ｄｌ／ｇであった。
【０７２５】
【実施例１３−２】
［重合］
充分に窒素置換した内容積１リットルのオートクレーブに精製トルエン ５００ｍｌを入れ、エチレンを流通し、液相および気相をエチレンで飽和させた。その後、２５℃、エチレン雰囲気にて、トリエチルアルミニウム ０．５ミリモルおよび実施例１３−１と同様にして調製した固体状触媒成分を鉄原子換算で０．００２５ ミリモル含むデカンスラリー １．３６ｍｌを加えて重合を開始した。エチレン圧を０．７８ＭＰａ・Ｇとし、３０分間重合を行った。重合中は、２５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ３６．７ｇを得た。
【０７２６】
重合活性は７３,４００ｇ／mmol-Fe・hrであり、このポリエチレンの［η］は、１．４２ｄｌ／ｇであった。またＧＰＣにより測定したこのポリエチレンのＭｗは０．６４×１０5であり、Ｍｗ／Ｍｎ比は４．０９であった。
【０７２７】
【実施例１４−１】
［成分（Ｂ２０-1-4）の調製］
３０ｍｌシュレンク管に精製トルエン１０ｍｌ、実施例９−１と同様にして調製した成分（Ｂ２０-1）から５１．０ｍｇ（０．０２ｍｍｏｌ）を採取し、これにトリエチルアルミニウムトルエン溶液（１Ｍ）１．０ｍｌ（１．０ｍｍｏｌ）を加えた。さらに、成分（Ａ４）のトルエン溶液（１Ｍ）１０ｍｌ（０．０１ｍｍｏｌ）を加え５分間攪拌して成分（Ｂ２０-1-4）を調製した。
【０７２８】
［重合］
充分に窒素置換した内容積５００ｍｌのパドル翼攪拌機付きガラス製オートクレーブに精製トルエン２５０ｍｌを入れ、室温、エチレン１００リットル／ｈで液相および気相をエチレンで飽和させた。その後、成分（Ｂ２０-1-4）を全量加えて重合を開始した。常圧のエチレンガス雰囲気下、３０分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン １２．５ｇを得た。
【０７２９】
重合活性は２,５００ｇ／mmol-Zr・hrであり、このポリエチレンの［η］は、２．９９ｄｌ／ｇであった。
【０７３０】
【実施例１４−２】
［成分（Ｂ２０-1-5）の調製］
３０ｍｌシュレンク管に成分（Ｂ２０-1）１２．８ｍｇ（０．００５ｍｍｏｌ）を採取し、これにトリエチルアルミニウムトルエン溶液（１Ｍ）１．０ｍｌ（１．０ｍｍｏｌ）を加えた。さらに、下記成分（Ａ５）６．２ｍｇ（０．０１ｍｍｏｌ）を加え５分間攪拌して成分（Ｂ２０-1-5）を調製した。
【０７３１】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-5）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ０．４６ｇを得た。
【０７３２】
重合活性は１８０ｇ／mmol-Zr・hrであった。
【０７３３】
【化１７９】
0003994015.tif 000151
【０７３４】
【実施例１４−３】
［成分（Ｂ２０-1-6）の調製］
３０ｍｌシュレンク管に成分（Ｂ２０-1）１２．８ｍｇ（０．００５ｍｍｏｌ）を採取し、これにトリエチルアルミニウムトルエン溶液（１Ｍ）１．０ｍｌ（１．０ｍｍｏｌ）を加えた。さらに、下記成分（Ａ６）５．０ｍｇ（０．０１ｍｍｏｌ）を加え５分間攪拌して成分（Ｂ２０-1-6）を調製した。
【０７３５】
［重合］
充分に窒素置換した内容積５００ｍｌのパドル翼攪拌機付きガラス製オートクレーブに精製トルエン ２５０ｍｌを入れ、室温、エチレン １００リットル／ｈで液相および気相をエチレンで飽和させた。その後、成分（Ｂ２０-1-6）を全量加えて重合を開始した。常圧のエチレンガス雰囲気下、１５分間重合させた後、少量のメタノールを添加して重合を止めた。反応生成物を大量のメタノールに投入してポリマーを全量析出後、塩酸を加えてグラスフィルターで濾取した。得られたポリマーを１０時間、真空乾燥させてポリエチレン ２．４３ｇを得た。
【０７３６】
重合活性は１,０００ｇ／mmol-Zr・hrであり、このポリエチレンの［η］は、２．６１ｄｌ／ｇであった。
【０７３７】
【化１８０】
0003994015.tif 000152
【０７３８】
【比較例１１】
成分（Ｂ２０-1）を用いない以外は実施例１４−２と同様に行った。その結果、反応生成物を大量のメタノールに投入したが、ポリマーは得られなかった。
【０７３９】
【比較例１２】
成分（Ｂ２０-1）を用いない以外は実施例１４−３と同様に行った。その結果、反応生成物を大量のメタノールに投入したが、ポリマーは得られなかった。
【０７４０】
【実施例１５−１】
［成分（Ｂ３０-1-2）の調製］
実施例１０−１と同様にして調製した成分（Ｂ３０-1）１１４．９ｍｇを採取し、これに成分（Ａ８-5）１．２５０ミリグラム（バナジウム原子換算で０.００２７５ミリモル）を脱水トルエン９ｍｌ中で１５分間接触させた。次に、トリクロロ酢酸エチル ０．２５ｍｍｏｌ、ジエチルアルミニウムクロライド ０．２５ｍｍｏｌの順で接触させることにより、成分（Ｂ３０-1-2）を調製した。
【０７４１】
［重合］
充分に窒素置換した内容積１リットルのＳＵＳ製オートクレーブに精製トルエン ５００ｍｌを入れ、エチレンを流通し、液相および気相をエチレンで飽和させた。その後、７５℃、エチレン雰囲気にて、上記で調製した成分（Ｂ３０-1-2）を全量装入した。エチレン圧を０．７８ＭＰａ・Ｇとし、３０分間重合を行った。重合中は、７５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ３．７７ｇを得た。
【０７４２】
重合活性は２,７００ｇ／mmol-V・hrであり、このポリエチレンの［η］は、４．３１ｄｌ／ｇであった。
【０７４３】
【実施例１５−２】
実施例１５−１において用いた成分（Ａ８-5）の代わりに、成分（Ａ８-8）１．１５２ミリグラム（バナジウム原子換算で０.００２７５ミリモル）を用いた以外は、触媒成分の調製、重合ともに実施例１５−１と同様に行った。その結果、ポリエチレン ２．３７ｇを得た。
【０７４４】
重合活性は１,７００ｇ／mmol-V・hrであった。
【０７４５】
【実施例１６−１】
［触媒成分の予備接触］
精製トルエン１０ｍｌ、実施例１と同様にして調製した成分（Ｂ１）１．０ｍｌ（マグネシウム原子換算で１ミリモル）、トリクロロ酢酸エチル ０．５ミリモルの混合溶液中に、トリエチルアルミニウム ３．０ミリモルを装入し、３分間接触反応させた。次いでジエチルアルミニウムクロライド ０．５ミリモルを加え、２分間接触反応させた後に、下記成分（Ａ３-1）２．５２７ミリグラム（バナジウム原子換算で０.００５５ミリモル）を装入し、さらに５分間接触反応させた。
【０７４６】
［重合］
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数６００ｒｐｍにて、上記で調製した触媒成分の予備接触物を全量装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ９．６８ｇを得た。
【０７４７】
重合活性は７,０４０ｇ／mmol-V・hrであり、このポリエチレンの［η］は、２８．１ｄｌ／ｇであった。
【０７４８】
【化１８１】
0003994015.tif 000153
【０７４９】
【実施例１６−２】
［触媒成分の予備接触］
精製トルエン １０ｍｌ中に、実施例１と同様にして調製した成分（Ｂ１）１．０ｍｌ（マグネシウム原子換算で１ミリモル）、およびトリエチルアルミニウム ３．０ミリモルを加え、３分間接触反応させた。次いでジエチルアルミニウムクロライド ０．５ミリモルを加え、２分間接触反応させた後に、成分（Ａ３-1）２．５２７ミリグラム（バナジウム原子換算で０.００５５ミリモル）を装入し、さらに５分間接触反応させた。
【０７５０】
［重合］
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数６００ｒｐｍにて、トリクロロ酢酸エチル ０．５ミリモル、上記で調製した触媒成分の予備接触物を全量装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ９．９２ｇを得た。
【０７５１】
重合活性は７,２１０ｇ／mmol-V・hrであり、このポリエチレンの［η］は、１８．７ｄｌ／ｇであった。
【０７５２】
【実施例１６−３】
［触媒成分の予備接触］
精製トルエン１０ｍｌ、実施例１と同様にして調製した成分（Ｂ１）１．０ｍｌ（マグネシウム原子換算で１ミリモル）、トリクロロ酢酸エチル ０．５ミリモルの混合溶液中に、トリエチルアルミニウム ３．０ミリモルを装入し、３分間接触反応させた。次いで成分（Ａ３-1）２．５２７ミリグラム（バナジウム原子換算で０．００５５ミリモル）を装入し、２分間接触反応させた後に、ジエチルアルミニウムクロライド ０．５ミリモルを加え、さらに５分間接触反応させた。
【０７５３】
［重合］
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数６００ｒｐｍにて、上記で調製した触媒成分の予備接触物を全量装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ９．８３ｇを得た。
【０７５４】
重合活性は７,１５０ｇ／mmol-V・hrであり、このポリエチレンの［η］は、１９．５ｄｌ／ｇであった。
【０７５５】
【実施例１６−４】
［触媒成分の予備接触］
精製トルエン５ｍｌ中に、ジエチルアルミニウムクロライド ０．２５ミリモル、および成分（Ａ３-1）１．２６３ミリグラム（バナジウム原子換算で０．００２７５ミリモル）を加え、３分間接触反応させた。
【０７５６】
［重合］
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数６００ｒｐｍにて、実施例１と同様にして調製した成分（Ｂ１）０．５ｍｌ（マグネシウム原子換算で０．５ミリモル）、次いで、トリエチルアルミニウム １．５ミリモル、トリクロロ酢酸エチル ０．２５ミリモル、さらに、上記で調製した触媒成分の予備接触物の全量を、この順に、３０秒間隔で装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ７．８１ｇを得た。
【０７５７】
重合活性は１１,３６０ｇ／mmol-V・hrであり、このポリエチレンの［η］は、２４．３ｄｌ／ｇであった。
【０７５８】
【実施例１７−１】
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数６００ｒｐｍにて、実施例１と同様にして調製した成分（Ｂ１）０．５ｍｌ（マグネシウム原子換算で０．５ミリモル）、次いで、トリクロロ酢酸エチル ０．２５ミリモル、トリエチルアルミニウム １．５ミリモル、ジエチルアルミニウムクロライド ０．２５ミリモル、さらに、成分（Ａ３-1）１．２６３ ミリグラム（バナジウム原子換算で０.００２７５ミリモル）を、この順に、３０秒間隔で装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン １０．９６ｇを得た。
【０７５９】
重合活性は１５,９００ｇ／mmol-V・hrであり、このポリエチレンの［η］は、２４．５ｄｌ／ｇであった。
【０７６０】
【実施例１７−２】
実施例１７−１において、各成分の装入順序を、トリエチルアルミニウム、次いで、ジエチルアルミニウムクロライド、成分（Ｂ１）、トリクロロ酢酸エチル、最後に、成分（Ａ３-1）とした以外は、実施例１７−１と同様にして重合を行った。その結果、ポリエチレン９．９８ｇを得た。
【０７６１】
重合活性は１４,５２０ｇ／mmol-V・hrであり、このポリエチレンの［η］は、３１．１ｄｌ／ｇであった。
【０７６２】
【実施例１７−３】
実施例１７−１において、各成分の装入順序を、成分（Ｂ１）、次いで、トリエチルアルミニウム、トリクロロ酢酸エチル、ジエチルアルミニウムクロライド、最後に、成分（Ａ３-1）とした以外は、実施例１７−１と同様にして重合を行った。その結果、ポリエチレン ９．９１ｇを得た。
【０７６３】
重合活性は１４,４１０ｇ／mmol-V・hrであり、このポリエチレンの［η］は、２７．４l／ｇであった。
【０７６４】
【実施例１７−４】
実施例１７−１において、各成分の装入順序を、成分（Ｂ１）、次いで、トリクロロ酢酸エチル、ジエチルアルミニウムクロライド、トリエチルアルミニウム、最後に、成分（Ａ３-1）とした以外は、実施例１７−１と同様にして重合を行った。その結果、ポリエチレン ８．２８ｇを得た。
【０７６５】
重合活性は１２,０４０ｇ／mmol-V・hrであり、このポリエチレンの［η］は、５０．７ｄｌ／ｇであった。
【０７６６】
【実施例１７−５】
実施例１７−１において、各成分の装入順序を、成分（Ｂ１）、次いで、トリエチルアルミニウム、成分（Ａ３-1）、トリクロロ酢酸エチル、最後に、ジエチルアルミニウムクロライドとした以外は、実施例１７−１と同様にして重合を行った。その結果、ポリエチレン ７．９６ｇを得た。
【０７６７】
重合活性は１１,５８０ｇ／mmol-V・hrであり、このポリエチレンの［η］は、４１．５ｄｌ／ｇであった。
【０７６８】
【実施例１７−６】
実施例１７−１において、各成分の装入順序を、成分（Ｂ１）、次いで、ジエチルアルミニウムクロライド、トリエチルアルミニウム、成分（Ａ３-1）、最後に、トリクロロ酢酸エチルとした以外は、実施例１７−１と同様にして重合を行った。
【０７６９】
その結果、ポリエチレン ７．９６ｇを得た。重合活性は、実施例１７−５に等しい値を示した。しかし、得られたポリエチレンの［η］は実施例１７−５とは異なり、３１．７ｄｌ／ｇであった。
【０７７０】
【実施例１７−７】
実施例１７−１において、各成分の装入順序を、成分（Ｂ１）、次いで、トリエチルアルミニウム、トリクロロ酢酸エチル、成分（Ａ３-1）、最後に、ジエチルアルミニウムクロライドとした以外は、実施例１７−１と同様にして重合を行った。その結果、ポリエチレン ７．８１ｇを得た。
【０７７１】
重合活性は１１,３６０ｇ／mmol-V・hrであり、このポリエチレンの［η］は、２１．６dl／ｇであった。
【０７７２】
【実施例１７−８】
実施例１７−１において、各成分の装入順序を、成分（Ｂ１）、次いで、トリエチルアルミニウム、ジエチルアルミニウムクロライド、成分（Ａ３-1）、最後に、トリクロロ酢酸エチルとした以外は、実施例１７−１と同様にして重合を行った。その結果、ポリエチレン ７．３７ｇを得た。
【０７７３】
重合活性は１０,７２０ｇ／mmol-V・hrであり、このポリエチレンの［η］は、２３．２dl／ｇであった。
【０７７４】
【実施例１７−９】
実施例１７−１において、各成分の装入順序を、成分（Ｂ１）、次いで、トリエチルアルミニウム、ジエチルアルミニウムクロライド、トリクロロ酢酸エチル、最後に、成分（Ａ３-1）とした以外は、実施例１７−１と同様にして重合を行った。その結果、ポリエチレン ６．６６ｇを得た。
【０７７５】
重合活性は９,６９０ｇ／mmol-V・hrであり、このポリエチレンの［η］は、２５．７dl／ｇであった。
【０７７６】
【実施例１７−１０】
実施例１７−１において、各成分の装入順序を、成分（Ｂ１）、次いで、トリエチルアルミニウム、成分（Ａ３-1）、ジエチルアルミニウムクロライド、最後に、トリクロロ酢酸エチルとした以外は、実施例１７−１と同様にして重合を行った。その結果、ポリエチレン ６．５３ｇを得た。
【０７７７】
重合活性は９,５００ｇ／mmol-V・hrであり、このポリエチレンの［η］は、２４．３ｄｌ／ｇであった。
【０７７８】
【実施例１７−１１】
実施例１７−１において、各成分の装入順序を、成分（Ｂ１）、次いで、ジエチルアルミニウムクロライド、トリエチルアルミニウム、トリクロロ酢酸エチル、最後に、成分（Ａ３-1）とした以外は、実施例１７−１と同様にして重合を行った。その結果、ポリエチレン ４．９８ｇを得た。
【０７７９】
重合活性は７,２４０ｇ／mmol-V・hrであり、このポリエチレンの［η］は、５９．０ｄｌ／ｇであった。
【０７８０】
【比較例１３】
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒで液相および気相をエチレンで飽和させた。その後、攪拌回転数６００ｒｐｍにて、トリクロロ酢酸エチル ０．５ミリモル、ジエチルアルミニウムクロライド ０．５ミリモル、さらに、成分（Ａ３-1）２．５２７ミリグラム（バナジウム原子換算で０.００５５ミリモル）を、この順に、３０秒間隔で装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ２．３０ｇを得た。
【０７８１】
重合活性は１,６７０ｇ／mmol-V・hrであり、このポリエチレンの［η］は、１１．３ｄｌ／ｇであった。
【０７８２】
【実施例１７−１２】
実施例１７−１において、トリクロロ酢酸エチル、およびジエチルアルミニウムクロライドの添加量を変更し、トリクロロ酢酸エチルを０．１２５ミリモル、ジエチルアルミニウムクロライドを０．１２５ミリモルとした以外は、実施例１７−１と同様にして重合を行った。その結果、ポリエチレン ６．０４ｇを得た。
【０７８３】
重合活性は８,７９０ｇ／mmol-V・hrであった。
【０７８４】
【実施例１７−１３】
実施例１７−１において、トリクロロ酢酸エチル、およびジエチルアルミニウムクロライドの添加量を変更し、トリクロロ酢酸エチルを０．７５ミリモル、ジエチルアルミニウムクロライドを０．７５ミリモルとした以外は、実施例１７−１と同様にして重合を行った。その結果、ポリエチレン ８．０４ｇを得た。
【０７８５】
重合活性は１１,６９０ｇ／mmol-V・hrであり、このポリエチレンの［η］は、１９．１ｄｌ／ｇであった。
【０７８６】
【実施例１７−１４】
実施例１７−１において、ジエチルアルミニウムクロライドの添加量のみを変更し、ジエチルアルミニウムクロライドを０．７５ミリモルとした以外は、実施例１７−１と同様にして重合を行った。その結果、ポリエチレン ６．０７ｇを得た。
【０７８７】
重合活性は８,８３０ｇ／mmol-V・hrであり、このポリエチレンの［η］は、２５．１ｄｌ／ｇであった。
【０７８８】
【実施例１７−１５】
実施例１７−５において、トリクロロ酢酸エチル、およびジエチルアルミニウムクロライドの添加量を変更し、トリクロロ酢酸エチルを０．１２５ミリモル、ジエチルアルミニウムクロライドを０．１２５ミリモルとした以外は、実施例１７−５と同様にして重合を行った。その結果、ポリエチレン １０．６７ｇを得た。
【０７８９】
重合活性は１５,５２０ｇ／mmol-V・hrであり、このポリエチレンの［η］は、２６．０ｄｌ／ｇであった。
【０７９０】
【実施例１７−１６】
実施例１７−５において、トリクロロ酢酸エチル、およびジエチルアルミニウムクロライドの添加量を変更し、トリクロロ酢酸エチルを０．７５ミリモル、ジエチルアルミニウムクロライドを０．７５ミリモルとした以外は、実施例１７−５と同様にして重合を行った。その結果、ポリエチレン ８．２２ｇを得た。
【０７９１】
重合活性は１１,９６０ｇ／mmol-V・hrであり、このポリエチレンの［η］は、２５．７ｄｌ／ｇであった。
【０７９２】
【実施例１７−１７】
実施例１７−５において、ジエチルアルミニウムクロライドの添加量のみを変更し、ジエチルアルミニウムクロライドを０．７５ミリモルとした以外は、実施例１７−５と同様にして重合を行った。その結果、ポリエチレン ６．０１ｇを得た。
【０７９３】
重合活性は８,７４０ｇ／mmol-V・hrであり、このポリエチレンの［η］は、２２．１ｄｌ／ｇであった。
【０７９４】
【実施例１７−１８】
実施例１７−３において、攪拌回転数のみを変更し、１２００ｒｐｍとした以外は、実施例１７−３と同様にして重合を行った。その結果、ポリエチレン １４．９４ｇを得た。
重合活性は２１,７００ｇ／mmol-V・hrであり、このポリエチレンの［η］は、２８．３ｄｌ／ｇであった。
【０７９５】
【実施例１７−１９】
実施例１７−５において、攪拌回転数のみを変更し、１２００ｒｐｍとした以外は、実施例１７−５と同様にして重合を行った。その結果、ポリエチレン １２．０４ｇを得た。
重合活性は１７,５００ｇ／mmol-V・hrであり、このポリエチレンの［η］は、２５．５ｄｌ／ｇであった。
【０７９６】
【実施例１７−２０】
充分に窒素置換した内容積５００ｍｌのパドル翼攪拌機付きガラス製オートクレーブに、精製トルエン ２５０ｍｌを入れ、７５℃に加温し、攪拌下にエチレン １００リットル/hrで液相および気相をエチレンで飽和させた。その後、攪拌回転数１２００ｒｐｍにて、実施例１と同様にして調製した成分（Ｂ１）０．５ｍｌ（マグネシウム原子換算で０．５ミリモル）、次いで、トリクロロ酢酸エチル ０．２５ミリモル、トリエチルアルミニウム １．５ミリモル、ジエチルアルミニウムクロライド０．２５ミリモル、さらに、成分（Ａ３-1）１．２６３ミリグラム（バナジウム原子換算で０.００２７５ミリモル）を、この順に、３０秒間隔で装入し、重合を開始した。常圧のエチレンガス雰囲気下、１５分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン １６．４９ｇを得た。
【０７９７】
重合活性は２４,０００ｇ／mmol-V・hrであり、このポリエチレンの［η］は、３１．６ｄｌ／ｇであった。
【０７９８】
【実施例１７−２１】
実施例１７−２０において、重合温度を５０℃とした以外は、実施例１７−２０と同様にして重合を行った。その結果、ポリエチレン ２０．２８ｇを得た。重合活性は２９,５００ｇ／mmol-V・hrであり、このポリエチレンの［η］は、４６．６ｄｌ／ｇであった。
【０７９９】
【実施例１７−２２】
実施例１７−２０において、触媒成分として用いたジエチルアルミニウムクロライドの代わりに、エチルアルミニウムジクロライド ０．２５ミリモルとした以外は、実施例１７−２０と同様にして重合を行った。その結果、ポリエチレン１２．３１ｇを得た。
【０８００】
重合活性は１７,９００ｇ／mmol-V・hrであり、このポリエチレンの［η］は、２７．８dl／ｇであった。
【０８０１】
【実施例１７−２３】
実施例１７−２０において、触媒成分として用いたジエチルアルミニウムクロライドの代わりに、エチルアルミニウムセスキクロライド ０．２５ミリモル（アルミニウム原子換算で０．５ミリモル）とした以外は、実施例１７−２０と同様にして重合を行った。その結果、ポリエチレン １０．６５ｇを得た。
【０８０２】
重合活性は１５,５００ｇ／mmol-V・hrであり、このポリエチレンの［η］は、２８．７ｄｌ／ｇであった。
【０８０３】
【実施例１７−２４】
実施例１７−１において、各成分の添加量を変更し、成分（Ｂ１）を１．０ｍｌ（マグネシウム原子換算で１．０ミリモル）、トリクロロ酢酸エチルを０．５ミリモル、トリエチルアルミニウムを３．０ミリモル、ジエチルアルミニウムクロライドを０．５ミリモル、成分（Ａ３-1）を２．５２７ミリグラム（バナジウム原子換算で０.００５５ミリモル）とした以外は、実施例１７−１と同様にして重合を行った。その結果、ポリエチレン１１．２７ｇを得た。
【０８０４】
重合活性は８２００ｇ／mmol-V・hrであり、このポリエチレンの［η］は、２０．０ｄｌ／ｇであった。
【０８０５】
【実施例１７−２５】
実施例１７−２０において、各成分の添加量を変更し、成分（Ｂ１）を０．２ｍｌ（マグネシウム原子換算で０．２ミリモル）、トリクロロ酢酸エチルを０．１ミリモル、トリエチルアルミニウムを０．９ミリモル、ジエチルアルミニウムクロライドを０．１ミリモル、成分（Ａ３-1）を０．５０５ミリグラム（バナジウム原子換算で１．１マイクロモル）とした以外は、実施例１７−２０と同様にして重合を行った。その結果、ポリエチレン １２．９６ｇを得た。
【０８０６】
重合活性は４７,１００ｇ／mmol-V・hrであり、このポリエチレンの［η］は、３１．２ｄｌ／ｇであった。
【０８０７】
【実施例１７−２６】
実施例１７−２０において、各成分の添加量を変更し、成分（Ｂ１）を０．１ｍｌ（マグネシウム原子換算で０．１ミリモル）、トリクロロ酢酸エチルを０．０５ミリモル、トリエチルアルミニウムを０．４５ミリモル、ジエチルアルミニウムクロライドを０．０５ミリモル、成分（Ａ３-1）を０．２５２７ミリグラム（バナジウム原子換算で０.５５マイクロモル）とした以外は、実施例１７−２０と同様にして重合を行った。その結果、ポリエチレン ６．５９ｇを得た。
【０８０８】
重合活性は４７,９００ｇ／mmol-V・hrであり、このポリエチレンの［η］は、３８．２dl／ｇであった。
【０８０９】
【実施例１７−２７】
充分に窒素置換した内容積５００ｍｌのパドル翼攪拌機付きガラス製オートクレーブに、精製トルエン ２５０ｍｌを入れ、７５℃に加温し、攪拌下にエチレン １００リットル／ｈｒ、水素 ２５リットル／ｈｒの混合ガスで液相および気相を飽和させた。
【０８１０】
その後、攪拌回転数６００ｒｐｍにて、実施例１と同様にして調製した成分（Ｂ１）０．５ｍｌ（マグネシウム原子換算で０．５ミリモル）、次いで、トリクロロ酢酸エチル ０．２５ミリモル、トリエチルアルミニウム １．５ミリモル、ジエチルアルミニウムクロライド ０．２５ミリモル、さらに、成分（Ａ３-1）１．２６３ミリグラム（バナジウム原子換算で０.００２７５ミリモル）を、この順に、３０秒間隔で装入し、重合を開始した。常圧のエチレン・水素混合ガス雰囲気下、３０分間重合させた後、少量のイソブチルアルコールを添加して重合を停止した。反応生成物を大量のメタノールに投入してポリマーを全量析出後、塩酸を加えてグラスフィルターで濾取した。得られたポリマーを１０時間、真空乾燥させてポリエチレン ０．１２ｇを得た。
【０８１１】
重合活性は９０ｇ／mmol-V・hrであり、ＧＰＣにより測定したこのポリエチレンのＭｗは１．９５×１０4であり、Ｍｗ／Ｍｎ比は２．５０であった。
【０８１２】
【実施例１７−２８】
充分に窒素置換した内容積５００ｍｌのパドル翼攪拌機付きガラス製オートクレーブに、精製トルエン ２５０ｍｌを入れ、７５℃に加温し、攪拌下にエチレン ５０リットル／ｈｒ、プロピレン ５０リットル／ｈｒの混合ガスで液相および気相を飽和させた。
【０８１３】
その後、攪拌回転数１２００ｒｐｍにて、実施例１と同様にして調製した成分（Ｂ１）０．２ｍｌ（マグネシウム原子換算で０．２ミリモル）、次いで、トリクロロ酢酸エチル ０．１ミリモル、トリエチルアルミニウム ０．９ミリモル、ジエチルアルミニウムクロライド ０．１ミリモル、さらに、成分（Ａ３-1）０．５０５ミリグラム（バナジウム原子換算で１．１マイクロモル）を、この順に、３０秒間隔で装入し、共重合を開始した。常圧のエチレン・プロピレン混合ガス雰囲気下、１５分間重合させた後、少量のイソブチルアルコールを添加して重合を停止した。反応生成物を大量のメタノール・アセトン混合溶媒に投入してポリマーを全量析出後、塩酸を加えてグラスフィルターで濾取した。得られたポリマーを１０時間、真空乾燥させてエチレン・プロピレン共重合体０．７１ｇを得た。
【０８１４】
重合活性は２,５８０ｇ／mmol-V・hrであり、ＩＲにより測定したプロピレン含量は１９．０モル％であり、この共重合体の［η］は５．１９ｄｌ／ｇであった。
【０８１５】
【実施例１７−２９】
実施例１７−２０において、重合溶媒として用いたトルエンの代わりに、デカン ２５０ｍｌとした以外は、実施例１７−２０と同様にして重合を行った。その結果、ポリエチレン １４．７８ｇを得た。
重合活性は２１,５００ｇ／mmol-V・hrであり、このポリエチレンの［η］は、３９．５ｄｌ／ｇであった。
【０８１６】
【実施例１７−３０】
充分に窒素置換した内容積５００ｍｌのパドル翼攪拌機付きガラス製オートクレーブに、デカン ２５０ｍｌを入れ、７５℃に加温し、攪拌下にエチレン ９５リットル／ｈｒ、プロピレン ５リットル／ｈｒの混合ガスで液相および気相を飽和させた。
【０８１７】
その後、攪拌回転数１２００ｒｐｍにて、、実施例１と同様にして調製した成分（Ｂ１）０．５ｍｌ（マグネシウム原子換算で０．５ミリモル）、次いで、トリクロロ酢酸エチル ０．２５ミリモル、トリエチルアルミニウム １．５ミリモル、ジエチルアルミニウムクロライド ０．２５ミリモル、さらに、成分（Ａ３-1）１．２６３ミリグラム（バナジウム原子換算で０.００２７５ミリモル）を、この順に、３０秒間隔で装入し、共重合を開始した。常圧のエチレン・プロピレン混合ガス雰囲気下、１５分間重合させた後、少量のイソブチルアルコールを添加して重合を停止した。反応生成物を大量のメタノール・アセトン混合溶媒に投入してポリマーを全量析出後、塩酸を加えてグラスフィルターで濾取した。得られたポリマーを１０時間、真空乾燥させてエチレン・プロピレン共重合体 ５．４２ｇを得た。
【０８１８】
重合活性は７,８８０ｇ／mmol-V・hrであり、ＩＲにより測定したプロピレン含量は０．８モル％であり、この共重合体の［η］は２１．６ｄｌ／ｇであった。
【０８１９】
【実施例１７−３１】
実施例１７−３０において、供給するオレフィンガスの流量比を変更し、エチレン ８０リットル／ｈｒ、プロピレン ２０リットル／ｈｒとした以外は、実施例２−３０と同様にして重合を行った。その結果、エチレン・プロピレン共重合体 ２．０１ｇを得た。
【０８２０】
重合活性は２,９２０ｇ／mmol-V・hrであり、ＩＲにより測定したプロピレン含量は９．９モル％であり、この共重合体の［η］は９．１４ｄｌ／ｇであった。
【０８２１】
【実施例１７−３２】
実施例１７−２０において、成分（Ａ３-1）の代わりに、下記成分（Ａ３-2）１．４３４ミリグラム（バナジウム原子換算で０.００２７５ミリモル）を用いた以外は、実施例１７−２０と同様にして重合を行った。その結果、ポリエチレン １４．６２ｇを得た。
【０８２２】
重合活性は２１,３００ｇ／mmol-V・hrであり、このポリエチレンの［η］は、３２．１ｄｌ／ｇであった。
【０８２３】
【化１８２】
0003994015.tif 000154
【０８２４】
【実施例１７−３３】
実施例１７−２０において、成分（Ａ３-1）の代わりに、成分（Ａ３-3）１．２９７ミリグラム（バナジウム原子換算で０.００２７５ミリモル）を用いた以外は、実施例１７−２０と同様にして重合を行った。その結果、ポリエチレン １３．３１ｇを得た。
【０８２５】
重合活性は１９,４００ｇ／mmol-V・hrであった。
【０８２６】
【化１８３】
0003994015.tif 000155
【０８２７】
【実施例１７−３４】
実施例１７−２０において、成分（Ａ３-1）の代わりに、成分（Ａ３-4）１．０７１ミリグラム（バナジウム原子換算で０.００２７５ミリモル）を用いた以外は、実施例１７−２０と同様にして重合を行った。その結果、ポリエチレン １１．０１ｇを得た。
【０８２８】
重合活性は１６,０００ｇ／mmol-V・hrであり、このポリエチレンの［η］は、２９．２ｄｌ／ｇであった。
【０８２９】
【化１８４】
0003994015.tif 000156
【０８３０】
【実施例１７−３５】
実施例１７−２０において、成分（Ａ３-1）の代わりに、成分（Ａ３-5）０．８２９５ミリグラム（バナジウム原子換算で０.００２７５ミリモル）を用いた以外は、実施例１７−２０と同様にして重合を行った。その結果、ポリエチレン７．８０ｇを得た。
【０８３１】
重合活性は１１,３００ｇ／mmol-V・hrであり、このポリエチレンの［η］は、３７．５ｄｌ／ｇであった。
【０８３２】
【化１８５】
0003994015.tif 000157
【０８３３】
【実施例１７−３６】
実施例１７−２０において、成分（Ａ３-1）の代わりに、成分（Ａ３-6）０．９０３９ミリグラム（バナジウム原子換算で０.００２７５ミリモル）を用いた以外は、実施例１７−２０と同様にして重合を行った。その結果、ポリエチレン１２．００ｇを得た。
【０８３４】
重合活性は１７,５００ｇ／mmol-V・hrであり、このポリエチレンの［η］は、２８．７ｄｌ／ｇであった。
【０８３５】
【化１８６】
0003994015.tif 000158
【０８３６】
【実施例１７−３７】
実施例１７−２０において、成分（Ａ３-1）の代わりに、成分（Ａ３-7）０．８４４３ミリグラム（バナジウム原子換算で０.００２７５ミリモル）を用いた以外は、実施例１７−２０と同様にして重合を行った。その結果、ポリエチレン１２．４０ｇを得た。
【０８３７】
重合活性は１８,０００ｇ／mmol-V・hrであり、このポリエチレンの［η］は、２９．５ｄｌ／ｇであった。
【０８３８】
【化１８７】
0003994015.tif 000159
【０８３９】
【実施例１７−３８】
実施例１７−２０において、成分（Ａ３-1）の代わりに、成分（Ａ３-8）０．８６２５ミリグラム（バナジウム原子換算で０.００２７５ミリモル）を用いた以外は、実施例１７−２０と同様にして重合を行った。その結果、ポリエチレン１２．２２ｇを得た。
【０８４０】
重合活性は１７,８００ｇ／mmol-V・hrであり、このポリエチレンの［η］は３５．５ｄｌ／ｇであった。
【０８４１】
【化１８８】
0003994015.tif 000160
【０８４２】
【実施例１７−３９】
実施例１７−２０において、成分（Ａ３-1）の代わりに、成分（Ａ３-9）０．７８７０ミリグラム（バナジウム原子換算で０.００２７５ミリモル）を用いた以外は、実施例１７−２０と同様にして重合を行った。その結果、ポリエチレン１１．４３ｇを得た。
【０８４３】
重合活性は１６,６００ｇ／mmol-V・hrであり、このポリエチレンの［η］は、３５．２ｄｌ／ｇであった。
【０８４４】
【化１８９】
0003994015.tif 000161
【０８４５】
【実施例１８−１】
［成分（Ｂ３０-1-3）の調製］
実施例１０−１と同様にして調製した成分（Ｂ３０-1）１１４．９ｍｇ採取し、これに成分（Ａ３-1）１．２６３ミリグラム（バナジウム原子換算で０.００２７５ミリモル）を脱水トルエン ９ｍｌ中で１５分間接触させた。次に、トリクロロ酢酸エチル ０．２５ｍｍｏｌ、ジエチルアルミニウムクロライド ０．２５ｍｍｏｌの順で接触させることにより、成分（Ｂ３０-1-3）を調製した。
【０８４６】
［重合］
充分に窒素置換した内容積１リットルのＳＵＳ製オートクレーブに精製トルエン５００ｍｌを入れ、エチレンを流通し、液相および気相をエチレンで飽和させた。その後、７５℃、エチレン雰囲気にて、上記で調製した成分（Ｂ３０-1-3）を全量装入した。エチレン圧を０．７８ＭＰａ・Ｇとし、３０分間重合を行った。重合中は、７５℃、エチレン圧０．７８ＭＰａ・Ｇを保持した。重合終了後、反応生成物を大量のメタノールに投入してポリマーを全量析出後、塩酸を加えてグラスフィルターで濾取した。得られたポリマーを１０時間、真空乾燥させてポリエチレン ２９．２５ｇを得た。
【０８４７】
重合活性は２１,３００ｇ／mmol-Zr・hrであり、このポリエチレンの［η］は、１０．３ｄｌ／ｇであった。
【図面の簡単な説明】
【図１】本発明に係るオレフィン重合用触媒の調製工程の一例を示す説明図である。
【図１】
0003994015.tif 000172